(57)【要約】  本発明は、無機材料（２）に封入され、前記無機材料（２）に均一に分散している複数のナノ粒子（３）を含む複合粒子（１）に関する。本発明はまた、発光材料、少なくとも１種の複合粒子（１）及び／又は発光材料を支持する支持体、並びに少なくとも１種の複合粒子（１）及び／又は発光材料を含む光電子装置に関する。【選択図】図１
2020523432.tif 000002
【特許請求の範囲】
【請求項１】
無機材料（２）に封入された複数のナノ粒子（３）を含む複合粒子（１）であって、前記複数のナノ粒子（３）が前記無機材料（２）中に均一に分散している複合粒子（１）。
【請求項２】
前記複数のナノ粒子（３）の各ナノ粒子（３）がその隣接ナノ粒子（３）から平均最小距離だけ間隔をあけている、請求項１に記載の複合粒子（１）。
【請求項３】
前記平均最小距離が少なくとも２ｎｍである、請求項２に記載の複合粒子（１）。
【請求項４】
熱伝導性材料である無機材料（２）に封入された複数のナノ粒子（３）を含む複合粒子（１）。
【請求項５】
前記無機材料（２）が、０．１〜４５０Ｗ／（ｍ．Ｋ）の範囲の標準的な条件での熱伝導性を有する、請求項４に記載の複合粒子（１）。
【請求項６】
無機材料（２）に封入された複数のナノ粒子を含む複合粒子（１）であって、分子種、気体又は液体に不透過性である複合粒子（１）。
【請求項７】
前記複合粒子（１）が、１０−１１ｃｍ２以下の流体に固有の透過性を有する、請求項６に記載の複合粒子（１）。
【請求項８】
前記無機材料（２）が、前記無機材料（２）への外部分子種又は流体（液体若しくは気体）の拡散を制限又は防止する、請求項１〜５のいずれか一項に記載の複合粒子（１）。
【請求項９】
前記ナノ粒子（３）が発光性であり、好ましくは、前記発光ナノ粒子（３）が半導体ナノ結晶である、請求項１〜８のいずれか一項に記載の複合粒子（１）。
【請求項１０】
前記半導体ナノ結晶が、式ＭｘＮｙＥｚＡｗの材料を含むコア（３３）を含み、式中、Ｍが、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され、Ｎが、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され、Ｅが、Ｏ、Ｓ、Ｓｅ、Ｔｅ、Ｃ、Ｎ、Ｐ、Ａｓ、Ｓｂ、Ｆ、Ｃｌ、Ｂｒ、Ｉ、又はそれらの混合物からなる群から選択され、Ａが、Ｏ、Ｓ、Ｓｅ、Ｔｅ、Ｃ、Ｎ、Ｐ、Ａｓ、Ｓｂ、Ｆ、Ｃｌ、Ｂｒ、Ｉ又はそれらの混合物からなる群から選択され；ｘ、ｙ、ｚ及びｗは、独立して０〜５の１０進数であり；ｘ、ｙ、ｚ及びｗは、同時に０であることはなく；ｘ及びｙは、同時に０であることはなく；ｚ及びｗは、同時に０でなくてもよい、請求項９に記載の複合粒子（１）。
【請求項１１】
前記半導体ナノ結晶が、式ＭｘＮｙＥｚＡｗの材料を含む少なくとも１つのシェル（３４）を含み、式中、Ｍが、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され、Ｎが、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され、Ｅが、Ｏ、Ｓ、Ｓｅ、Ｔｅ、Ｃ、Ｎ、Ｐ、Ａｓ、Ｓｂ、Ｆ、Ｃｌ、Ｂｒ、Ｉ、又はそれらの混合物からなる群から選択され、Ａが、Ｏ、Ｓ、Ｓｅ、Ｔｅ、Ｃ、Ｎ、Ｐ、Ａｓ、Ｓｂ、Ｆ、Ｃｌ、Ｂｒ、Ｉ又はそれらの混合物からなる群から選択され；ｘ、ｙ、ｚ及びｗは、独立して０〜５の１０進数であり；ｘ、ｙ、ｚ及びｗは、同時に０であることはなく；ｘ及びｙは、同時に０であることはなく；ｚ及びｗは、同時に０でなくてもよい、請求項９又は１０のいずれか一項に記載の複合粒子（１）。
【請求項１２】
前記半導体ナノ結晶が、式ＭｘＮｙＥｚＡｗの材料を含む少なくとも１つのクラウン（３７）を含み、式中、Ｍが、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され、Ｎが、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され、Ｅが、Ｏ、Ｓ、Ｓｅ、Ｔｅ、Ｃ、Ｎ、Ｐ、Ａｓ、Ｓｂ、Ｆ、Ｃｌ、Ｂｒ、Ｉ、又はそれらの混合物からなる群から選択され、Ａが、Ｏ、Ｓ、Ｓｅ、Ｔｅ、Ｃ、Ｎ、Ｐ、Ａｓ、Ｓｂ、Ｆ、Ｃｌ、Ｂｒ、Ｉ又はそれらの混合物からなる群から選択され；ｘ、ｙ、ｚ及びｗは、独立して０〜５の１０進数であり；ｘ、ｙ、ｚ及びｗは、同時に０であることはなく；ｘ及びｙは、同時に０であることはなく；ｚ及びｗは、同時に０でなくてもよい、請求項９又は１０のいずれか一項に記載の複合粒子（１）。
【請求項１３】
前記半導体ナノ結晶が、半導体ナノプレートレットである、請求項９〜１２のいずれか一項に記載の複合粒子（１）。
【請求項１４】
前記無機材料（２）が、酸化ケイ素、酸化アルミニウム、酸化チタン、酸化銅、酸化鉄、酸化銀、酸化鉛、酸化カルシウム、酸化マグネシウム、酸化亜鉛、酸化スズ、酸化ベリリウム、酸化ジルコニウム、酸化ニオブ、酸化セリウム、酸化イリジウム、酸化スカンジウム、酸化ニッケル、酸化ナトリウム、酸化バリウム、酸化カリウム、酸化バナジウム、酸化テルル、酸化マンガン、酸化ホウ素、酸化リン、酸化ゲルマニウム、酸化オスミウム、酸化レニウム、酸化白金、酸化ヒ素、酸化タンタル、酸化リチウム、酸化ストロンチウム、酸化イットリウム、酸化ハフニウム、酸化タングステン、酸化モリブデン、酸化クロム、酸化テクネチウム、酸化ロジウム、酸化ルテニウム、酸化コバルト、酸化パラジウム、酸化金、酸化カドミウム、酸化水銀、酸化タリウム、酸化ガリウム、酸化インジウム、酸化ビスマス、酸化アンチモン、酸化ポロニウム、酸化セレン、酸化セシウム、酸化ランタン、酸化プラセオジム、酸化ネオジム、酸化サマリウム、酸化ユウロピウム、酸化テルビウム、酸化ジスプロシウム、酸化エルビウム、酸化ホルミウム、酸化ツリウム、酸化イッテルビウム、酸化ルテチウム、酸化ガドリニウム、混合酸化物、それらの混合酸化物、例えば、Ｙ３Ａｌ５Ｏ１２、Ｙ３Ｆｅ２（ＦｅＯ４）３、Ｙ３Ｆｅ５Ｏ１２、Ｙ４Ａｌ２Ｏ９、ＹＡｌＯ３、Ｆｅ３Ａｌ２（ＳｉＯ４）３、Ｍｇ３Ａｌ２（ＳｉＯ４）３、Ｍｎ３Ａｌ２（ＳｉＯ４）３、Ｃａ３Ｆe２（ＳｉＯ４）３、Ｃａ３Ａｌ２（ＳｉＯ４）３、Ｃａ３Ｃｒ２（ＳｉＯ４）３、Ａｌ５Ｌｕ３Ｏ１２、ＧＡＬ、ＧａＹＡＧ又はそれらの混合物などのガーネット、を含むがこれらに限定されない、材料を含む、請求項１〜１３のいずれか一項に記載の複合粒子（１）。
【請求項１５】
前記複合粒子（１）が、５ｎｍ〜１ｍｍの範囲の平均直径を有する、請求項１〜１４のいずれか一項に記載の複合粒子（１）。
【請求項１６】
少なくとも１種のホスト材料（７１）と、少なくとも１種の請求項１〜１５のいずれか一項に記載の複合粒子（１）と、を含む発光材料（７）であって、前記少なくとも１種の複合粒子（１）が、前記少なくとも１種のホスト材料（７１）内に分散している発光材料（７）。
【請求項１７】
前記ホスト材料（７１）が、無機材料、コポリマー、ブロックコポリマー、又はシリコーン系ポリマーなどのポリマー、エポキシ樹脂などの樹脂又はそれらの混合物を含む、請求項１６に記載の発光材料（７）。
【請求項１８】
前記ホスト材料（７１）が、少なくとも０．１Ｗ／（ｍ．Ｋ）の標準的な条件での熱伝導性を有する、請求項１６又は１７のいずれか一項に記載の発光材料（７）。
【請求項１９】
さらに、複数の請求項１〜１５のいずれか一項に記載の複合粒子（１）を含み、前記複数の複合粒子（１）が、前記ホスト材料（７１）に均一に分散している、請求項１６〜１８のいずれか一項に記載の発光材料（７）。
【請求項２０】
少なくとも１種の請求項１〜１５のいずれか一項に記載の複合粒子（１）又は請求項１６〜１９のいずれか一項に記載の発光材料（７）を支持する、支持体であって、好ましくは、ＬＥＤチップ（５）又はマイクロサイズ化ＬＥＤである支持体。
【請求項２１】
少なくとも１種の請求項１〜１５のいずれか一項に記載の複合粒子（１）又は請求項１６〜１９のいずれか一項に記載の発光材料（７）を含む、光電子装置。
【発明の詳細な説明】
【技術分野】
【０００１】
発明の分野
本発明は、無機物質に封入され、均一に分散している複数のナノ粒子を含む複合粒子に関する。特に、本発明は、蛍光複合粒子に関する。
【背景技術】
【０００２】
発明の背景
全ての様々な色を表現するために、典型的には、少なくとも３つの補色、特に、赤、緑及び青の加算合成を行う。色度図において、これら３色を異なる割合で混合することによって得られる利用可能な色のサブセットは、赤、緑及び青の３色に関連付けられた３つの座標によって形成される三角形によって形成される。このサブセットは、色域と呼ばれるものを構成する。カラー表示装置の大部分は、この３色の原理に基づいて動作し、各画素は、１つの赤、１つの緑及び１つの青の３つのサブ画素からなり、強度が異なるそれらの混合物はカラフルな印象を再現することができる。
【０００３】
コンピュータＬＣＤ画面などの発光又はバックライト付きディスプレイは、正確な色の再現のために可能な限り広い色域を提供しなければならない。このために、構成するサブ画素は、可能な限り広い色域を説明するために、可能な限り最も飽和した色でなければならない。単色に近い場合、サブ画素は飽和色を有する。スペクトルの観点から、これは、供給源が放つ光が、単一の狭い蛍光波長バンドで構成されていることを意味する。より高飽和の影が鮮やかな強い色を有する一方で、より低飽和の影は、むしろ穏やかなグレーに見える。
【０００４】
したがって、その発光スペクトルが狭く、色が飽和したサブ画素を有することが重要である。
【０００５】
一般に「量子ドット」と呼ばれる発光性無機ナノ粒子、特に、半導体ナノ粒子は、発光材料として知られている。半導体ナノ粒子は、半値全幅が約３０ｎｍの狭い蛍光スペクトルを有し、紫外線中の単一の励起源と共に、全可視スペクトル並びに赤外で発光する可能性を提供する。発光性無機ナノ粒子、特に、半導体ナノ粒子は、現在、蛍光体として表示装置で使用されている。
【０００６】
しかしながら、高い光子束の下、時間及び温度における高い安定性を有する、表示装置及び照明装置で使用される材料が本当に必要とされている。加えて、ダイオード、又は発光ダイオード（ＬＥＤ）上に堆積させた場合、長期使用に高い安定性を有する材料が必要とされている。
【０００７】
高い長期安定性を確実するために、使用中に、ナノ粒子の表面と環境悪化種、例えば、水、酸素、又は他の有害な化合物との間のさらなる化学反応を防止しなければならない。しかしながら、量子ドットの表面を官能化するために一般に使用される配位子は、悪化種又は有害な化合物との反応に対して前記表面を効率的に保護せず、そのため、表示装置又は照明装置に要求される長期性能を可能にしない。
【０００８】
悪化種又は有害な化合物が前記ナノ粒子の表面に到達するのを防止するために、保護シェルでナノ粒子をコーティングすること、すなわち、別の物質にナノ粒子を封入することが知られている。シリカは、ナノ粒子のための絶縁保護材料であることが知られている。さらに、絶縁保護材料でコーティングされたナノ粒子を含む粒子は、サブ画素中の散乱体として作用することができる。これは、サブ画素の全ての部分で光源が放つ光の散乱をもたらし、次に、サブ画素が放つ光の散乱をもたらし、その結果、前記光は、全方向に放たれ得る。
【０００９】
例えば、米国特許第９，４２５，３６５号は、逆ミセル法を用いた、メソ多孔性シリカにナノ結晶コア及びナノ結晶シェルを含む量子ドットの封入を開示している。得られた粒子は、各々が１つの量子ドットを含むメソ多孔性シリカナノ粒子である。しかしながら、前記粒子はメソ多孔性であり、水、酸素、又は他の有害な化合物のような悪化種が量子ドット表面に近づくのを可能にする多孔性シリカネットワークを含むことを意味する。そのため、前記表面の保護は、効果がなく、時間及び温度の長期安定性を可能にしない。
【００１０】
Ｇｕｉらは、塩基触媒化ソルゲル法を用いた、複数のＰｂＳｅ量子ドットのシリカ粒子への封入を開示している（Ａｎａｌｙｓｔ，２０１３，１３８，５９５６）。しかしながら、前記ＰｂＳｅ量子ドットは、シリカ粒子中で凝集し、光発光量子収率が低下する。シリカ粒子は、多孔性で、水、酸素、又は他の有害な化合物のような悪化種が量子ドット表面に近づくのを可能にする。
【００１１】
そのため、封入により特有の粒子内で複数のナノ粒子が凝集すると、前記ナノ粒子の特性が劇的に低下する。発光ナノ粒子の場合、これは、光発光量子収率が減少する。
【００１２】
特許出願ＫＲ２０１３００４３４４２は、エアロゾルを用いてシリカに封入される量子ドットを開示している。しかしながら、生じる粒子は、十分に定義されておらず、凝集し、量子ドットを含むシリカマトリクス様材料をもたらす。前記材料は、サブ画素としての適用を考慮して、ホスト材料での良好な懸濁を可能にしない。
【００１３】
したがって、本発明の目的は、無機材料に封入され、均一に分散している複数のナノ粒子を含む複合粒子を提供することである。前記複合粒子は、以下の利点：同じ複合粒子に封入された異なるナノ粒子の特性をカップリングすること；封入されたナノ粒子の特性の低下を防ぐこと；温度、環境変動並びに水及び酸素、又は他の有害な化合物のような環境悪化種の攻撃に対する安定性の向上；発光複合粒子の場合、光源が放つ光及び前記複合粒子の励起から生じる光の散乱、光発光量子収率の向上、光退色に対する耐性の向上並びに光子束に対する耐性の向上を可能にすること、のうちの１以上を有する。
【発明の概要】
【００１４】
本発明は、無機材料に封入され、前記無機材料に均一に分散している複数のナノ粒子を含む複合粒子に関する。一実施形態において、複数のナノ粒子の各ナノ粒子は、その隣接ナノ粒子から平均最小距離だけ離間している。一実施形態において、平均最小距離は、少なくとも２ｎｍである。本発明は、熱伝導性材料である無機材料に封入された複数のナノ粒子を含む複合粒子に関する。一実施形態において、該無機材料は、０．１〜４５０Ｗ／（ｍ．Ｋ）の範囲の標準的な条件での熱伝導性を有する。本発明は、分子種、気体又は液体に不透過性であり、無機材料に封入された複数のナノ粒子を含む複合粒子に関する。一実施形態において、該複合粒子は、１０−１１ｃｍ２以下の流体に固有の透過性を有する。一実施形態において、該無機材料は、前記無機材料への外部分子種若しくは流体（液体若しくは気体）の拡散を制限又は防止する。一実施形態において、該ナノ粒子は発光性であり、好ましくは、該発光ナノ粒子は、半導体ナノ結晶である。一実施形態において、該半導体ナノ結晶は、式ＭｘＮｙＥｚＡｗの材料を含むコアを含み、式中、Ｍは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され；Ｎは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され；Ｅは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ、又はそれらの混合物からなる群から選択され；Ａは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ、又はそれらの混合物からなる群から選択され；ｘ、ｙ、ｚ及びｗは、独立して０〜５の１０進数であり；ｘ、ｙ、ｚ及びｗは、同時に０であることはなく；ｘ及びｙは、同時に０であることはなく；ｚ及びｗは、同時に０でなくてもよい。一実施形態において、該半導体ナノ結晶は、式ＭｘＮｙＥｚＡｗの材料を含む少なくとも１つのシェルを含み、式中、Ｍは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され；Ｎは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され；Ｅは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ、又はそれらの混合物からなる群から選択され；Ａは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ、又はそれらの混合物からなる群から選択され；ｘ、ｙ、ｚ及びｗは、独立して０〜５の１０進数であり；ｘ、ｙ、ｚ及びｗは、同時に０であることはなく；ｘ及びｙは、同時に０であることはなく；ｚ及びｗは、同時に０でなくてもよい。一実施形態において、該半導体ナノ結晶は、式ＭｘＮｙＥｚＡｗの材料を含む少なくとも１つのクラウンを含み、式中、Ｍは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され；Ｎは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され；Ｅは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ、又はそれらの混合物からなる群から選択され；Ａは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ、又はそれらの混合物からなる群から選択され；ｘ、ｙ、ｚ及びｗは、独立して０〜５の１０進数であり；ｘ、ｙ、ｚ及びｗは、同時に０であることはなく；ｘ及びｙは、同時に０であることはなく；ｚ及びｗは、同時に０でなくてもよい。一実施形態において、該半導体ナノ結晶は、半導体ナノプレートレットである。一実施形態において、該無機材料は、酸化ケイ素、酸化アルミニウム、酸化チタン、酸化銅、酸化鉄、酸化銀、酸化鉛、酸化カルシウム、酸化マグネシウム、酸化亜鉛、酸化錫、酸化ベリリウム、酸化ジルコニウム、酸化ニオブ、酸化セリウム、酸化イリジウム、酸化スカンジウム、酸化ニッケル、酸化ナトリウム、酸化バリウム、酸化カリウム、酸化バナジウム、酸化テルル、酸化マンガン、酸化ホウ素、酸化リン、酸化ゲルマニウム、酸化オスミウム、酸化レニウム、酸化白金、酸化ヒ素、酸化タンタル、酸化リチウム、酸化ストロンチウム、酸化イットリウム、酸化ハフニウム、酸化タングステン、酸化モリブデン、酸化クロム、酸化テクネチウム、酸化ロジウム、酸化ルテニウム、酸化コバルト、酸化パラジウム、酸化カドミウム、酸化水銀、酸化タリウム、酸化ガリウム、酸化インジウム、酸化ビスマス、酸化アンチモン、酸化ポロニウム、酸化セレン、酸化セシウム、酸化ランタン、酸化プラセオジム、酸化ネオジム、酸化サマリウム、酸化ユウロピウム、酸化テルビウム、酸化ジスプロシウム、酸化エルビウム、酸化ホルミウム、酸化ツリウム、酸化イッテルビウム、酸化ルテチウム、酸化ガドリニウム、混合酸化物、それらの混合酸化物、例えば、Ｙ３Ａｌ５Ｏ１２、Ｙ３Ｆｅ２（ＦｅＯ４）３、Ｙ３Ｆｅ５Ｏ１２、Ｙ４Ａｌ２Ｏ９、ＹＡｌＯ３、Ｆｅ３Ａｌ２（ＳｉＯ４）３、Ｍｇ３Ａｌ２（ＳｉＯ４）３、Ｍｎ３Ａｌ２（ＳｉＯ４）３、Ｃａ３Ｆe２（ＳｉＯ４）３、Ｃａ３Ａｌ２（ＳｉＯ４）３、Ｃａ３Ｃｒ２（ＳｉＯ４）３、Ａｌ５Ｌｕ３Ｏ１２、ＧＡＬ、ＧａＹＡＧ又はそれらの混合物などのガーネットを含むが、これらに限定されない材料を含む。本発明はまた、ホスト材料及び少なくとも１種の複合粒子を含む発光材料に関し、前記少なくとも１種の複合粒子は、ホスト材料内に分散している。一実施形態において、該ホスト材料は、無機材料、コポリマー、ブロックコポリマー、又はシリコーン系ポリマーなどのポリマー、エポキシ樹脂などの樹脂又はそれらの混合物を含む。一実施形態において、該ホスト材料は、熱伝導体である。一実施形態において、該ホスト材料は、少なくとも０．１Ｗ／（ｍ．Ｋ）の標準的な条件での熱伝導性を有する。一実施形態において、該発光材料は、さらに、複数の複合粒子を含み、該複数の複合粒子は、ホスト材料に均一に分散している。本発明はまた、少なくとも１種の複合粒子又は発光材料を支持する支持体に関し、好ましくは、該支持体は、ＬＥＤチップ又はマイクロサイズ化ＬＥＤである。本発明はまた、少なくとも１種の複合粒子又は発光材料を含む光電子装置に関する。
【発明を実施するための形態】
【００１５】
定義
本発明において、以下の用語は、以下の意味を有する：
「コア」は、粒子内の最も内側の空間を指す。
「シェル」は、部分的に又は完全にコアをコーティングする材料の少なくとも１つの単層を指す。
「封入」は、複数のナノ粒子をコーティングするか、囲むか、埋め込むか、含有するか、含むか、覆うか、パッキングするか、又は包み込む材料を指す。
「均一に分散する」は、凝集せず、触れず、接触しておらず、かつ無機材料によって分離される粒子を指す。各ナノ粒子は、その隣接ナノ粒子から平均最小距離だけ離間している。
「コロイド」は、粒子が分散し、懸濁していて、かつ沈降しないか、又は沈降するのに非常に長い時間かかる物質であるが、前記物質に溶解しない物質を指す。
「コロイド粒子」は、別の物質、典型的には水性溶媒又は有機溶媒に分散し、懸濁しており、かつ沈降しないか、又は沈降するのに非常に長い時間がかかり、前記物質に溶解しない粒子を指す。「コロイド粒子」は、物質上で成長する粒子を指さない。
「不透過性」は、前記材料への外部分子種若しくは流体（液体若しくは気体）の拡散を制限又は防止する材料を指す。
「透過性」は、前記材料への外部分子種若しくは流体（液体若しくは気体）の拡散を可能にする材料を指す。
「外部分子種若しくは流体（液体若しくは気体）」は、外側の材料又は粒子から生じる分子種若しくは流体（液体若しくは気体）を指す。
「隣接ナノ粒子」は、前記隣接ナノ粒子間に他のナノ粒子を含まない、空間内又は体積中の隣り合わせのナノ粒子を指す。
「パッキング率」は、空間への物体の集合によって充填された体積と前記空間の体積の間の体積比を指す。用語パッキング率、パッキング密度及びパッキング係数は、本発明において交換可能である。
「充填率（ｌｏａｄｉｎｇ ｃｈａｒｇｅ）」は、空間に含まれる物体の集合の質量と前記空間の質量の間の質量比を指す。
「粒子の集団」は、同一の最大発光波長を有する粒子の統計セットを指す。
「統計セット」は、厳密に同じプロセスによって得られる少なくとも２、３、４、５、６、７、８、９、１０、１１、１２、１３、１４、１５、１６、１７、１８、１９、２０、３０、４０、５０、６０、７０、８０、９０、１００、１５０、２００、２５０、３００、３５０、４００、４５０、５００、５５０、６００、６５０、７００、７５０、８００、８５０、９００、９５０、又は１０００個の物体の集合を指す。物体のそのような統計セットは、前記物体の平均的特徴、例えば、それらの平均サイズ、それらの平均粒度分布又はそれらの間の平均距離を決定することを可能にする。
「界面活性剤を含まない」とは、いかなる界面活性剤も含まない、かつ界面活性剤の使用を含む方法によって合成されなかった粒子を指す。
「光学的に透明」は、２００ｎｍ〜５０μｍ、２００ｎｍ〜１０μｍ、２００ｎｍ〜２５００ｎｍ、２００ｎｍ〜２０００ｎｍ、２００ｎｍ〜１５００ｎｍ、２００ｎｍ〜１０００ｎｍ、２００ｎｍ〜８００ｎｍ、４００ｎｍ〜７００ｎｍ、４００ｎｍ〜６００ｎｍ、又は４００ｎｍ〜４７０ｎｍの波長の光の１０％、５％、２．５％、１％、０．９９％、０．９８％、０．９７％、０．９６％、０．９５％、０．９４％、０．９３％、０．９２％、０．９１％、０．９％、０．８９％、０．８８％、０．８７％、０．８６％、０．８５％、０．８４％、０．８３％、０．８２％、０．８１％、０．８％、０．７９％、０．７８％、０．７７％、０．７６％、０．７５％、０．７４％、０．７３％、０．７２％、０．７１％、０．７％、０．６９％、０．６８％、０．６７％、０．６６％、０．６５％、０．６４％、０．６３％、０．６２％、０．６１％、０．６％、０．５９％、０．５８％、０．５７％、０．５６％、０．５５％、０．５４％、０．５３％、０．５２％、０．５１％、０．５％、０．４９％、０．４８％、０．４７％、０．４６％、０．４５％、０．４４％、０．４３％、０．４２％、０．４１％、０．４％、０．３９％、０．３８％、０．３７％、０．３６％、０．３５％、０．３４％、０．３３％、０．３２％、０．３１％、０．３％、０．２９％、０．２８％、０．２７％、０．２６％、０．２５％、０．２４％、０．２３％、０．２２％、０．２１％、０．２％、０．１９％、０．１８％、０．１７％、０．１６％、０．１５％、０．１４％、０．１３％、０．１２％、０．１１％、０．１％、０．０９％、０．０８％、０．０７％、０．０６％、０．０５％、０．０４％、０．０３％、０．０２％、０．０１％、０．００９％、０．００８％、０．００７％、０．００６％、０．００５％、０．００４％、０．００３％、０．００２％、０．００１％、０．０００９％、０．０００８％、０．０００７％、０．０００６％、０．０００５％、０．０００４％、０．０００３％、０．０００２％、０．０００１％、又は０％未満を吸収する材料を指す。
「粗さ」は、粒子の表面状態を指す。表面の凹凸は、粒子の表面に存在することができ、平均粒子表面に関する相対的位置に応じて、ピーク又は空洞として定義される。全ての前記凹凸は、粒子の粗さを構成している。前記粗さは、表面上の最高ピークと最も深い空洞の間の高さの差として定義される。粒子の表面は、前記表面上に凹凸がない場合に滑らかであり、すなわち、粗さは、前記粒子の最大寸法の０％、０．０００１％、０．０００２％、０．０００３％、０．０００４％、０．０００５％、０．０００６％、０．０００７％、０．０００８％、０．０００９％、０．００１％、０．００２％、０．００３％、０．００４％、０．００５％、０．００６％、０．００７％、０．００８％、０．００９％、０．０１％、０．０２％、０．０３％、０．０４％、０．０５％、０．０６％、０．０７％、０．０８％、０．０９％、０．１％、０．１１％、０．１２％、０．１３％、０．１４％、０．１５％、０．１６％、０．１７％、０．１８％、０．１９％、０．２％、０．２１％、０．２２％、０．２３％、０．２４％、０．２５％、０．２６％、０．２７％、０．２８％、０．２９％、０．３％、０．３１％、０．３２％、０．３３％、０．３４％、０．３５％、０．３６％、０．３７％、０．３８％、０．３９％、０．４％、０．４１％、０．４２％、０．４３％、０．４４％、０．４５％、０．４６％、０．４７％、０．４８％、０．４９％、０．５％、１％、１．５％、２％、２．５％、３％、３．５％、４％、４．５％、又は５％に等しい。
「多分散」は、サイズ差が２０％以上である多様なサイズの粒子又は液滴を指す。
「単分散」は、サイズ差が２０％、１５％、１０％、好ましくは、５％よりも劣っている粒子又は液滴を指す。
「狭い粒度分布」は、平均サイズの１％、２％、３％、４％、５％、６％、７％、８％、９％、１０％、１５％、２０％、２５％、３０％、３５％、又は４０％未満の粒子の統計セットの粒度分布を指す。
「部分的」は、不完全を意味する。配位子交換の場合には、部分的は、粒子の表面で配位子の５％、１０％、１５％、２０％、２５％、３０％、３５％、４０％、４５％、５０％、５５％、６０％、６５％、７０％、７５％、８０％、８５％、９０％、９５％が正常に交換されたことを意味する。
用語「膜」、「層」又は「シート」は、本発明において交換可能である。
「ナノプレートレット」は、前記ナノプレートレットの最小寸法が、前記ナノプレートレットの最大寸法よりも少なくとも１．５、少なくとも２、少なくとも２．５、少なくとも３、少なくとも３．５、少なくとも４、少なくとも４．５、少なくとも５、少なくとも５．５、少なくとも６、少なくとも６．５、少なくとも７、少なくとも７．５、少なくとも８、少なくとも８．５、少なくとも９、少なくとも９．５又は少なくとも１０倍（縦横比）小さい２Ｄ形状のナノ粒子を指す。
「酸素を含まない」は、酸素分子Ｏ２を含まない製剤、溶液、膜、又は組成物を指し、すなわち、酸素分子は、重量で約１０ｐｐｍ、５ｐｐｍ、４ｐｐｍ、３ｐｐｍ、２ｐｐｍ、１ｐｐｍ、５００ｐｐｂ、３００ｐｐｂ未満の量又は約１００ｐｐｂ未満の量で前記製剤、溶液、膜、又は組成物中に存在し得る。
「水を含まない」は、水分子Ｈ２Ｏを含まない製剤、溶液、膜、又は組成物を指し、すなわち、水分子は、重量で約１００ｐｐｍ、５０ｐｐｍ、１０ｐｐｍ、５ｐｐｍ、４ｐｐｍ、３ｐｐｍ、２ｐｐｍ、１ｐｐｍ、５００ｐｐｂ、３００ｐｐｂ未満の量又は約１００ｐｐｂ未満の量で前記製剤、溶液、膜、又は組成物中に存在し得る。
「画素ピッチ」は、画素の中心から次の画素の中心までの距離を指す。
「曲率」は、半径の逆数を指す。
「ＲＯＨＳ準拠」は、電気及び電子機器における特定の有害物質の使用の制限に関する、欧州議会の指令２０１１／６５／ＥＵ及び２０１１年６月８日の協議会の指令に準拠した材料を指す。
「水性溶媒」は、前記水性溶媒に含有される他の化学種に対してモル比換算で、及び／又は質量換算で、及び／又は体積換算で、水が主な化学種である特有な相溶剤として定義される。水性溶媒には、水、水と混和性の有機溶媒、例えば、メタノール、エタノール、アセトン、テトラヒドロフラン、ｎ−メチルホルムアミド、ｎ，ｎ−ジメチルホルムアミド、ジメチルスルホキシド又はそれらの混合物と混合された水が含まれるが、これに限定されない。
「蒸気」は、気体状態の物質を指し、前記物質は、標準的な圧力条件及び温度条件で液体又は固体状態にある。
「反応蒸気」は、気体状態の物質を指し、前記物質は、標準的な圧力条件及び温度条件で液体又は固体状態にあり、それと共に、化学反応が別の化学種の存在下で生じ得る。
「気体」は、標準的な圧力条件及び温度条件で気体の状態の物質を指す。
「標準的な条件」は、温度及び圧力の標準的な条件、すなわち、それぞれ２７３．１５Ｋ及び１０５Ｐａを指す。
「二次光」は、励起に応答して材料が放つ光を指す。前記励起は、一般に光源によって提供され、すなわち励起は入射光である。例えば、二次光は、前記複合粒子に含まれるナノ粒子の励起に応答して複合粒子、発光材料又は色変換層が放つ光を指す。
「生じる光」は、二次光の入射光及び放射による励起後に、材料によって供給される光を指す。例えば、生じる光は、複合粒子、発光材料又は色変換層によって供給される光を指し、入射光及び二次光の一部の組み合わせである。
「表示装置」は、画像信号を表示する装置又は器具を指す。表示装置又は表示器具は、限定されないが、ＬＣＤディスプレイ、テレビ、プロジェクター、コンピューターモニター、パーソナルデジタルアシスタント、携帯電話、ラップトップコンピューター、タブレットＰＣ、ＭＰ３プレーヤー、ＣＤプレーヤー、ＤＶＤプレーヤー、ブルーレイプレーヤー、ヘッドマウントディスプレイ、ガラス、ヘルメット、ヘッドギア、ヘッドウエア、スマートウォッチ、ウォッチフォン又はスマート装置などの、画像、連続する写真又はビデオを表示する全ての装置を含む。
「アルキル」は、１〜１２個の炭素原子、好ましくは、１〜６個の炭素原子を有する任意の飽和直鎖状又は分枝状炭化水素鎖、及びより好ましくは、メチル、エチル、プロピル、イソプロピル、ｎ−ブチル、ｓｅｃ−ブチル、イソブチル及びｔｅｒｔ−ブチルを指す。アルキル基は、飽和又は不飽和のアリール基で置換され得る。
接尾辞「エン」（「アルキレン」）が、アルキル基と組み合わせて使用される場合、これは、他の基への結合点として２つの単結合を有すると本明細書で定義されるアルキル基を意味することが意図される。用語「アルキレン」には、メチレン、エチレン、メチルメチレン、プロピレン、エチルエチレン、及び１，２−ジメチルエチレンが含まれる。
「アルケニル」は、２〜１２個の炭素原子、好ましくは、２〜６個の炭素原子の少なくとも１つの二重結合を有する任意の直鎖状又は分枝状炭化水素鎖を指す。アルケニル基は置換され得る。アルケニル基の例としては、エテニル、２−プロペニル、２−ブテニル、３−ブテニル、２−ペンテニル及びその異性体、２−ヘキセニル及びその異性体、並びに２，４−ペンタジエニルなどが挙げられる。アルケニル基は、飽和又は不飽和のアリール基で置換され得る。
「アルキニル」は、２〜１２個の炭素原子、及び、好ましくは２〜６個の炭素原子の少なくとも１つの３重結合を有する任意の直鎖状又は分枝状炭化水素鎖を指す。
用語「アルケニレン」は、他の基への結合点として２つの単結合を有する上記で定義したアルケニル基を意味する。
「アリール」は、フェニル基、ビフェニル基、１−ナフチル基、２−ナフチル基、テトラヒドロナフチル基、インダニル基及びビナフチル基を挙げることが可能であるもののうち、１以上の芳香環（２個の環が存在する場合には、それはビアリールと呼ばれる）を有する５〜２０、好ましくは、６〜１２個の炭素原子の単環系又は多環系を指す。用語アリールはまた、酸素、窒素又は硫黄原子から選択される少なくとも１個のヘテロ原子を含む任意の芳香環を意味する。アリール基は、ヒドロキシル基、１、２、３、４、５又は６個の炭素原子を含む直鎖若しくは分岐状アルキル基、特に、メチル、エチル、プロピル、ブチル、アルコキシ基又はハロゲン原子、特に、臭素、塩素及びヨウ素、ニトロ基、シアノ基、アジド基、アルデヒド基、ボロネート基、フェニル、ＣＦ３、メチレンジオキシ、エチレンジオキシ、ＳＯ２ＮＲＲ’、ＮＲＲ’、ＣＯＯＲ（Ｒ及びＲ’は、それぞれ独立して、Ｈ及びアルキルからなる群から選択される）のうち、互いに独立して選択される１〜３個の置換基により置換することができ、第２のアリール基は上記のように置換され得る。アリールの非限定的な例には、フェニル、ビフェニリル、ビフェニレニル、５−テトラリニル又は６−テトラリニル、ナフタレン１−イル又はナフタレン−２−イル、４−インデニル、５−インデニル、６−インデニル又は７−インデニル、１−アセナフチレニル、２−アセナフチレニル、３−アセナフチレニル、４−アセナフチレニル又は５−アセナフチレニル、３−アセナフテニル、４−アセナフテニル又は５−アセナフテニル、１−ペンタレニル又は２−ペンタレニル、４−インダニル又は５−インダニル、５−テトラヒドロナフチル、６−テトラヒドロナフチル、７−テトラヒドロナフチル又は８−テトラヒドロナフチル、１，２，３、４−テトラヒドロナフチル、１，４−ジヒドロナフチル、１−ピレニル、２−ピレニル、３−ピレニル、４−ピレニル又は５−ピレニルが含まれる。
本明細書で使用する用語「アリーレン」は、フェニレン、ビフェニリレン、ナフチレン、インデニレン、ペンタレニレン、及びアズレニレンなどの二価の炭素環式芳香環系を含むことが意図される。
「環」は、飽和、部分不飽和又は不飽和の環式基を指す。
「複素環」は、少なくともヘテロ原子上に含む飽和、部分的不飽和又は不飽和の環状基を指す。
「ハロゲン」は、フルオロ、クロロ、ブロモ、又はヨードを意味する。好ましいハロ基は、フルオロ及びクロロである。
「アルコキシ」は、任意のＯ−アルキル基、好ましくは、アルキル基が１〜６個の炭素原子を有するＯ−アルキル基を指す。
「アリールオキシ」は、任意のＯ−アリール基を指す。
「アリールアルキル」は、例えば、フェニルメチル基などのアリール基で置換されたアルキル基を指す。
「アリールアルコキシ」は、アリール基で置換されたアルコキシ基を指す。
「アミン」は、１個以上の水素原子が有機基で置換された、アンモニアＮＨ３に由来する任意の基を指す。
「アジド」は−Ｎ３基を指す。
「酸性官能基」は、−ＣＯＯＨ基を指す。
「活性化酸性官能基」は、−ＯＨが良好な脱離基で置き換えられている酸性官能基を指す。
「活性化アルコール官能基」は、良好な脱離基になるように修飾されたアルコール官能基を指す。
【００１６】
詳細な説明
以下の詳細な説明は、図面と併せて読むと、より良く理解される。図の説明の目的のために、該粒子は、好ましい実施形態で示されている。しかしながら、適用が、示される正確な配置、構造、特徴、実施形態、及び態様に限定されないことを理解されたい。図面は縮尺通りに描かれておらず、特許請求の範囲を描写される実施形態に限定することを意図しない。したがって、添付の特許請求の範囲に述べられた特徴に参照符号が続く場合、そのような符号は、単に、特許請求の範囲の理解度を高める目的のために含まれ、決して特許請求の範囲を限定するものでないことを理解されたい。
【００１７】
本発明の第一の目的は、無機材料２に封入された複数のナノ粒子３を含む複合粒子１に関し、複数のナノ粒子３は、前記無機材料２に均一に分散している（図１に示されるとおり）。
【００１８】
無機材料２内での複数のナノ粒子３の均一な分散は、前記ナノ粒子３の凝集を防止し、それによって、その特性の分解を防止する。例えば、無機蛍光ナノ粒子の場合、均一な分散は、前記ナノ粒子の光学特性が保存されるのを可能にし、消光を避けることができる。
【００１９】
選択される無機材料２に依存してＲＯＨＳ要件に容易に準拠することができるので、本発明の複合粒子１も特に興味深い。次いで、ＲＯＨＳ準拠粒子を有する一方で、それ自体、ＲＯＨＳに準拠し得ないナノ粒子３の特性を保持することが可能である。
【００２０】
一実施形態によれば、複合粒子１は、空気処理可能である。この実施形態は、特に、前記複合粒子１の操作又は輸送に、かつ光電子装置などの装置における前記複合粒子１の使用に都合がよい。
【００２１】
一実施形態によれば、複合粒子１は、標準的なリソグラフィープロセスに適合する。この実施形態は、特に、光電子装置などの装置における前記複合粒子１の使用に都合がよい。一実施形態によれば、複合粒子１は、少なくとも５ｎｍ、１０ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、��２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、又は１ｍｍの最大寸法を有する。
【００２２】
一実施形態によれば、複合粒子１は、少なくとも５ｎｍ、１０ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９���．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、又は１ｍｍの最小寸法を有する。
【００２３】
一実施形態によれば、複合粒子１とナノ粒子３のサイズ比は、１．２５〜１０００、好ましくは、２〜５００、より好ましくは、５〜２５０、さらにより好ましくは、５〜１００の範囲である。
【００２４】
一実施形態によれば、複合粒子１の最小寸法は、前記複合粒子１の最大寸法よりも少なくとも１．５、少なくとも２、少なくとも２．５、少なくとも３、少なくとも３．５、少なくとも４、少なくとも４．５、少なくとも５、少なくとも５．５、少なくとも６、少なくとも６．５、少なくとも７、少なくとも７．５、少なくとも８、少なくとも８．５、少なくとも９、少なくとも９．５、少なくとも１０、少なくとも１０．５、少なくとも１１、少なくとも１１．５、少なくとも１２、少なくとも１２．５、少なくとも１３、少なくとも１３．５、少なくとも１４、少なくとも１４．５、少なくとも１５、少なくとも１５．５、少なくとも１６、少なくとも１６．５、少なくとも１７、少なくとも１７．５、少なくとも１８、少なくとも１８．５、少なくとも１９、少なくとも１９．５、少なくとも２０、少なくとも２５、少なくとも３０、少なくとも３５、少なくとも４０、少なくとも４５、少なくとも５０、少なくとも５５、少なくとも６０、少なくとも６５、少なくとも７０、少なくとも７５、少なくとも８０、少なくとも８５、少なくとも９０、少なくとも９５、少なくとも１００、少なくとも１５０、少なくとも２００、少なくとも２５０、少なくとも３００、少なくとも３５０、少なくとも４００、少なくとも４５０、少なくとも５００、少なくとも５５０、少なくとも６００、少なくとも６５０、少なくとも７００、少なくとも７５０、少なくとも８００、少なくとも８５０、少なくとも９００、少なくとも９５０、又は少なくとも１０００倍（縦横比）小さい。
【００２５】
一実施形態によれば、複合粒子１は、少なくとも５ｎｍ、１０ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９���．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、又は１ｍｍの平均サイズを有する。
【００２６】
１μｍ未満の平均サイズを有する複合粒子１は、同じ数のナノ粒子３を含むより大きい粒子と比較して、いくつかの利点：ｉ）より大きな粒子と比較して光散乱を増加させること；ｉｉ）それらが溶媒に分散している場合、より大きな粒子と比較してより安定なコロイド懸濁液が得られること；ｉｉｉ）少なくとも１００ｎｍの画素に適合するサイズを有すること、を有する。
【００２７】
１μｍより大きな平均サイズを有する複合粒子１は、同じ数のナノ粒子３を含むより小さな粒子と比較していくつかの利点：ｉ）より小さな粒子と比較して光散乱を低減すること；ｉｉ）ウィスパリングギャラリー波モード（ｗｈｉｓｐｅｒｉｎｇ−ｇａｌｌｅｒｙ ｗａｖｅ ｍｏｄｅ）を有すること；ｉｉｉ）１μｍ以上の画素に適合するサイズを有すること；ｉｖ）前記複合粒子１に含まれるナノ粒子３の間の平均距離を増加させ、より良好な熱放散をもたらすこと；ｖ）前記複合粒子１に含まれるナノ粒子３と前記複合粒子１の表面の間の平均距離を増加させ、ひいては、酸化に対してナノ粒子３をより良好に保護するか、又は前記複合粒子１の外側空間由来の化学種との化学反応から生じる酸化を遅延させること；ｖｉ）より小さな複合粒子１と比較して、複合粒子１と前記複合粒子１中に含まれるナノ粒子３の間の質量比を増加させ、ひいては、ＲＯＨＳ規格の対象となる化学元素の質量濃度を低下させ、ＲＯＨＳ要件に適合するのをより容易にすること、を有する
【００２８】
一実施形態によれば、複合粒子１は、ＲＯＨＳに準拠している。
【００２９】
一実施形態によれば、複合粒子１は、カドミウムを重量で１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満含む。
【００３０】
一実施形態によれば、複合粒子１は、鉛を重量で１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満、２０００ｐｐｍ未満、３０００ｐｐｍ未満、４０００ｐｐｍ未満、５０００ｐｐｍ未満、６０００ｐｐｍ未満、７０００ｐｐｍ未満、８０００ｐｐｍ未満、９０００ｐｐｍ未満、１００００ｐｐｍ未満含む。
【００３１】
一実施形態によれば、複合粒子１は、水銀を重量で１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満、２０００ｐｐｍ未満、３０００ｐｐｍ未満、４０００ｐｐｍ未満、５０００ｐｐｍ未満、６０００ｐｐｍ未満、７０００ｐｐｍ未満、８０００ｐｐｍ未満、９０００ｐｐｍ未満、１００００ｐｐｍ未満含む。
【００３２】
一実施形態によれば、複合粒子１は、無機材料２に存在する主な化学元素より重い化学元素を含む。この実施形態において、複合粒子１中の前記重い化学元素は、ＲＯＨＳ規格に従って化学元素の質量濃度を下げ、前記複合粒子１がＲＯＨＳに準拠するのを可能にする。
【００３３】
一実施形態によれば、重い化学元素の例には、Ｂ、Ｃ、Ｎ、Ｆ、Ｎａ、Ｍｇ、Ａｌ、Ｓｉ、Ｐ、Ｓ、Ｃｌ、Ｋ、Ｃａ、Ｓｃ、Ｔｉ、Ｖ、Ｃｒ、Ｍｎ、Ｆｅ、Ｃｏ、Ｎｉ、Ｃｕ、Ｚｎ、Ｇａ、Ｇｅ、Ａｓ、Ｓｅ、Ｂｒ、Ｒｂ、Ｓｒ、Ｙ、Ｚｒ、Ｎｂ、Ｍｏ、Ｔｃ、Ｒｕ、Ｒｈ、Ｐｄ、Ａｇ、Ｃｄ、Ｉｎ、Ｓｎ、Ｓｂ、Ｔｅ、Ｉ、Ｃｓ、Ｂａ、Ｌａ、Ｈｆ、Ｔａ、Ｗ、Ｒｅ、Ｏｓ、Ｉｒ、Ｐｔ、Ａｕ、Ｈｇ、Ｔｌ、Ｐｂ、Ｂｉ、Ｐｏ、Ａｔ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ又はそれらの混合物が含まれるが、これらに限定されない。
【００３４】
一実施形態によれば、複合粒子１は、少なくとも２００μｍ−１、１００μｍ−１、６６．６μｍ−１、５０μｍ−１、３３．３μｍ−１、２８．６μｍ−１、２５μｍ−１、２０μｍ−１、１８．２μｍ−１、１６．７μｍ−１、１５．４μｍ−１、１４．３μｍ−１、１３．３μｍ−１、１２．５μｍ−１、１１．８μｍ−１、１１．１μｍ−１、１０．５μｍ−１、１０μｍ−１、９．５μｍ−１、９．１μｍ−１、８．７μｍ−１、８．３μｍ−１、８μｍ−１、７．７μｍ−１、７．４μｍ−１、７．１μｍ−１、６．９μｍ−１、６．７μｍ−１、５．７μｍ−１、５μｍ−１、４．４μｍ−１、４μｍ−１、３．６μｍ−１、３．３μｍ−１、３．１μｍ−１、２．９μｍ−１、２．７μｍ−１、２．５μｍ−１、２．４μｍ−１、２．２μｍ−１、２．１μｍ−１、２μｍ−１、１．３３３３μｍ−１、０．８μｍ−１、０．６６６６μｍ−１、０．５７１４μｍ−１、０．５μｍ−１、０．４４４４μｍ−１、０．４μｍ−１、０．３６３６μｍ−１、０．３３３３μｍ−１、０．３０８０μｍ−１、０．２８５７μｍ−１、０．２６６７μｍ−１、０．２５μｍ−１、０．２３５３μｍ−１、０．２２２２μｍ−１、０．２１０５μｍ−１、０．２μｍ−１、０．１９０５μｍ−１、０．１８１８μｍ−１、０．１７３９μｍ−１、０．１６６７μｍ−１、０．１６μｍ−１、０．１５３８μｍ−１、０．１４８１μｍ−１、０．１４２９μｍ−１、０．１３７９μｍ−１、０．１３３３μｍ−１、０．１２９０μｍ−１、０．１２５μｍ−１、０．１２１２μｍ−１、０．１１７６μｍ−１、０．１１７６μｍ−１、０．１１４３μｍ−１、０．１１１１μｍ−１、０．１８８１μｍ−１、０．１０５３μｍ−１、０．１０２６μｍ−１、０．１μｍ−１、０．０９７６μｍ−１、０．９５２４μｍ−１、０．０９３０μｍ−１、０．０９０９μｍ−１、０．０８８９μｍ−１、０．８７０μｍ−１、０．０８５１μｍ−１、０．０８３３μｍ−１、０．０８１６μｍ−１、０．０８μｍ−１、０．０７８４μｍ−１、０．０７６９μｍ−１、０．０７５５μｍ−１、０．０７４１μｍ−１、０．０７２７μｍ−１、０．０７１４μｍ−１、０．０７０２μｍ−１、０．０６９０μｍ−１、０．０６７８μｍ−１、０．０６６７μｍ−１、０．０６５６μｍ−１、０．０６４５μｍ−１、０．０６３５μｍ−１、０．０６２５μｍ−１、０．０６１５μｍ−１、０．０６０６μｍ−１、０．０５９７μｍ−１、０．０５８８μｍ−１、０．０５８０μｍ−１、０．０５７１μｍ−１、０．０５６３μｍ−１、０．０５５６μｍ−１、０．０５４８μｍ−１、０．０５４１μｍ−１、０．０５３３μｍ−１、０．０５２６μｍ−１、０．０５１９μｍ−１、０．０５１３μｍ−１、０．０５０６μｍ−１、０．０５μｍ−１、０．０４９４μｍ−１、０．０４８８μｍ−１、０．０４８２μｍ−１、０．０４７６μｍ−１、０．０４７１μｍ−１、０．０４６５μｍ−１、０．０４６０μｍ−１、０．０４５５μｍ−１、０．０４５０μｍ−１、０．０４４４μｍ−１、０．０４４０μｍ−１、０．０４３５μｍ−１、０．０４３０μｍ−１、０．０４２６μｍ−１、０．０４２１μｍ−１、０．０４１７μｍ−１、０．０４１２μｍ−１、０．０４０８μｍ−１、０．０４０４μｍ−１、０．０４μｍ−１、０．��３９６μｍ−１、０．０３９２μｍ−１、０．０３８８μｍ−１、０．０３８５μｍ−１、０．０３８１μｍ−１、０．０３７７μｍ−１、０．０３７４μｍ−１、０．０３７μｍ−１、０．０３６７μｍ−１、０．０３６４μｍ−１、０．０３６０μｍ−１、０．０３５７μｍ−１、０．０３５４μｍ−１、０．０３５１μｍ−１、０．０３４８μｍ−１、０．０３４５μｍ−１、０．０３４２μｍ−１、０．０３３９μｍ−１、０．０３３６μｍ−１、０．０３３３μｍ−１、０．０３３１μｍ−１、０．０３２８μｍ−１、０．０３２５μｍ−１、０．０３２３μｍ−１、０．０３２μｍ−１、０．０３１７μｍ−１、０．０３１５μｍ−１、０．０３１２μｍ−１、０．０３１μｍ−１、０．０３０８μｍ−１、０．０３０５μｍ−１、０．０３０３μｍ−１、０．０３０１μｍ−１、０．０３μｍ−１、０．０２９９μｍ−１、０．０２９６μｍ−１、０．０２９４μｍ−１、０．０２９２μｍ−１、０．０２９μｍ−１、０．０２８８μｍ−１、０．０２８６μｍ−１、０．０２８４μｍ−１、０．０２８２μｍ−１、０．０２８μｍ−１、０．０２７８μｍ−１、０．０２７６μｍ−１、０．０２７４μｍ−１、０．０２７２μｍ−１、０．０２７０μｍ−１、０．０２６８μｍ−１、０．０２６６７μｍ−１、０．０２６５μｍ−１、０．０２６３μｍ−１、０．０２６１μｍ−１、０．０２６μｍ−１、０．０２５８μｍ−１、０．０２５６μｍ−１、０．０２５５μｍ−１、０．０２５３μｍ−１、０．０２５２μｍ−１、０．０２５μｍ−１、０．０２４８μｍ−１、０．０２４７μｍ−１、０．０２４５μｍ−１、０．０２４４μｍ−１、０．０２４２μｍ−１、０．０２４１μｍ−１、０．０２４μｍ−１、０．０２３８μｍ−１、０．０２３７μｍ−１、０．０２３５μｍ−１、０．０２３４μｍ−１、０．０２３３μｍ−１、０．２３１μｍ−１、０．０２３μｍ−１、０．０２２９μｍ−１、０．０２２７μｍ−１、０．０２２６μｍ−１、０．０２２５μｍ−１、０．０２２３μｍ−１、０．０２２２μｍ−１、０．０２２１μｍ−１、０．０２２μｍ−１、０．０２１９μｍ−１、０．０２１７μｍ−１、０．０２１６μｍ−１、０．０２１５μｍ−１、０．０２１４μｍ−１、０．０２１３μｍ−１、０．０２１２μｍ−１、０．０２１１μｍ−１、０．０２１μｍ−１、０．０２０９μｍ−１、０．０２０８μｍ−１、０．０２０７μｍ−１、０．０２０６μｍ−１、０．０２０５μｍ−１、０．０２０４μｍ−１、０．０２０３μｍ−１、０．０２０２μｍ−１、０．０２０１μｍ−１、０．０２μｍ−１、又は０．００２μｍ−１の最小曲率を有する。
【００３５】
一実施形態によれば、複合粒子１は、少なくとも２００μｍ−１、１００μｍ−１、６６．６μｍ−１、５０μｍ−１、３３．３μｍ−１、２８．６μｍ−１、２５μｍ−１、２０μｍ−１、１８．２μｍ−１、１６．７μｍ−１、１５．４μｍ−１、１４．３μｍ−１、１３．３μｍ−１、１２．５μｍ−１、１１．８μｍ−１、１１．１μｍ−１、１０．５μｍ−１、１０μｍ−１、９．５μｍ−１、９．１μｍ−１、８．７μｍ−１、８．３μｍ−１、８μｍ−１、７．７μｍ−１、７．４μｍ−１、７．１μｍ−１、６．９μｍ−１、６．７μｍ−１、５．７μｍ−１、５μｍ−１、４．４μｍ−１、４μｍ−１、３．６μｍ−１、３．３μｍ−１、３．１μｍ−１、２．９μｍ−１、２．７μｍ−１、２．５μｍ−１、２．４μｍ−１、２．２μｍ−１、２．１μｍ−１、２μｍ−１、１．３３３３μｍ−１、０．８μｍ−１、０．６６６６μｍ−１、０．５７１４μｍ−１、０．５μｍ−１、０．４４４４μｍ−１、０．４μｍ−１、０．３６３６μｍ−１、０．３３３３μｍ−１、０．３０８０μｍ−１、０．２８５７μｍ−１、０．２６６７μｍ−１、０．２５μｍ−１、０．２３５３μｍ−１、０．２２２２μｍ−１、０．２１０５μｍ−１、０．２μｍ−１、０．１９０５μｍ−１、０．１８１８μｍ−１、０．１７３９μｍ−１、０．１６６７μｍ−１、０．１６μｍ−１、０．１５３８μｍ−１、０．１４８１μｍ−１、０．１４２９μｍ−１、０．１３７９μｍ−１、０．１３３３μｍ−１、０．１２９０μｍ−１、０．１２５μｍ−１、０．１２１２μｍ−１、０．１１７６μｍ−１、０．１１７６μｍ−１、０．１１４３μｍ−１、０．１１１１μｍ−１、０．１８８１μｍ−１、０．１０５３μｍ−１、０．１０２６μｍ−１、０．１μｍ−１、０．０９７６μｍ−１、０．９５２４μｍ−１、０．０９３０μｍ−１、０．０９０９μｍ−１、０．０８８９μｍ−１、０．８７０μｍ−１、０．０８５１μｍ−１、０．０８３３μｍ−１、０．０８１６μｍ−１、０．０８μｍ−１、０．０７８４μｍ−１、０．０７６９μｍ−１、０．０７５５μｍ−１、０．０７４１μｍ−１、０．０７２７μｍ−１、０．０７１４μｍ−１、０．０７０２μｍ−１、０．０６９０μｍ−１、０．０６７８μｍ−１、０．０６６７μｍ−１、０．０６５６μｍ−１、０．０６４５μｍ−１、０．０６３５μｍ−１、０．０６２５μｍ−１、０．０６１５μｍ−１、０．０６０６μｍ−１、０．０５９７μｍ−１、０．０５８８μｍ−１、０．０５８０μｍ−１、０．０５７１μｍ−１、０．０５６３μｍ−１、０．０５５６μｍ−１、０．０５４８μｍ−１、０．０５４１μｍ−１、０．０５３３μｍ−１、０．０５２６μｍ−１、０．０５１９μｍ−１、０．０５１３μｍ−１、０．０５０６μｍ−１、０．０５μｍ−１、０．０４９４μｍ−１、０．０４８８μｍ−１、０．０４８２μｍ−１、０．０４７６μｍ−１、０．０４７１μｍ−１、０．０４６５μｍ−１、０．０４６０μｍ−１、０．０４５５μｍ−１、０．０４５０μｍ−１、０．０４４４μｍ−１、０．０４４０μｍ−１、０．０４３５μｍ−１、０．０４３０μｍ−１、０．０４２６μｍ−１、０．０４２１μｍ−１、０．０４１７μｍ−１、０．０４１２μｍ−１、０．０４０８μｍ−１、０．０４０４μｍ−１、０．０４μｍ−１、０．��３９６μｍ−１、０．０３９２μｍ−１、０．０３８８μｍ−１、０．０３８５μｍ−１、０．０３８１μｍ−１、０．０３７７μｍ−１、０．０３７４μｍ−１、０．０３７μｍ−１、０．０３６７μｍ−１、０．０３６４μｍ−１、０．０３６０μｍ−１、０．０３５７μｍ−１、０．０３５４μｍ−１、０．０３５１μｍ−１、０．０３４８μｍ−１、０．０３４５μｍ−１、０．０３４２μｍ−１、０．０３３９μｍ−１、０．０３３６μｍ−１、０．０３３３μｍ−１、０．０３３１μｍ−１、０．０３２８μｍ−１、０．０３２５μｍ−１、０．０３２３μｍ−１、０．０３２μｍ−１、０．０３１７μｍ−１、０．０３１５μｍ−１、０．０３１２μｍ−１、０．０３１μｍ−１、０．０３０８μｍ−１、０．０３０５μｍ−１、０．０３０３μｍ−１、０．０３０１μｍ−１、０．０３μｍ−１、０．０２９９μｍ−１、０．０２９６μｍ−１、０．０２９４μｍ−１、０．０２９２μｍ−１、０．０２９μｍ−１、０．０２８８μｍ−１、０．０２８６μｍ−１、０．０２８４μｍ−１、０．０２８２μｍ−１、０．０２８μｍ−１、０．０２７８μｍ−１、０．０２７６μｍ−１、０．０２７４μｍ−１、０．０２７２μｍ−１、０．０２７０μｍ−１、０．０２６８μｍ−１、０．０２６６７μｍ−１、０．０２６５μｍ−１、０．０２６３μｍ−１、０．０２６１μｍ−１、０．０２６μｍ−１、０．０２５８μｍ−１、０．０２５６μｍ−１、０．０２５５μｍ−１、０．０２５３μｍ−１、０．０２５２μｍ−１、０．０２５μｍ−１、０．０２４８μｍ−１、０．０２４７μｍ−１、０．０２４５μｍ−１、０．０２４４μｍ−１、０．０２４２μｍ−１、０．０２４１μｍ−１、０．０２４μｍ−１、０．０２３８μｍ−１、０．０２３７μｍ−１、０．０２３５μｍ−１、０．０２３４μｍ−１、０．０２３３μｍ−１、０．２３１μｍ−１、０．０２３μｍ−１、０．０２２９μｍ−１、０．０２２７μｍ−１、０．０２２６μｍ−１、０．０２２５μｍ−１、０．０２２３μｍ−１、０．０２２２μｍ−１、０．０２２１μｍ−１、０．０２２μｍ−１、０．０２１９μｍ−１、０．０２１７μｍ−１、０．０２１６μｍ−１、０．０２１５μｍ−１、０．０２１４μｍ−１、０．０２１３μｍ−１、０．０２１２μｍ−１、０．０２１１μｍ−１、０．０２１μｍ−１、０．０２０９μｍ−１、０．０２０８μｍ−１、０．０２０７μｍ−１、０．０２０６μｍ−１、０．０２０５μｍ−１、０．０２０４μｍ−１、０．０２０３μｍ−１、０．０２０２μｍ−１、０．０２０１μｍ−１、０．０２μｍ−１、又は０．００２μｍ−１の最大曲率を有する。
【００３６】
一実施形態によれば、複合粒子１は、多分散である。
【００３７】
一実施形態によれば、複合粒子１は、単分散である。
【００３８】
一実施形態によれば、複合粒子１は、狭い粒度分布を有する。
【００３９】
一実施形態によれば、複合粒子１は、凝集していない。
【００４０】
一実施形態によれば、複合粒子１の表面の粗さは、前記複合粒子１の最大寸法の０％、０．０００１％、０．０００２％、０．０００３％、０．０００４％、０．０００５％、０．０００６％、０．０００７％、０．０００８％、０．０００９％、０．００１％、０．００２％、０．００３％、０．００４％、０．００５％、０．００６％、０．００７％、０．００８％、０．００９％、０．０１％、０．０２％、０．０３％、０．０４％、０．０５％、０．０６％、０．０７％、０．０８％、０．０９％、０．１％、０．１１％、０．１２％、０．１３％、０．１４％、０．１５％、０．１６％、０．１７％、０．１８％、０．１９％、０．２％、０．２１％、０．２２％、０．２３％、０．２４％、０．２５％、０．２６％、０．２７％、０．２８％、０．２９％、０．３％、０．３１％、０．３２％、０．３３％、０．３４％、０．３５％、０．３６％、０．３７％、０．３８％、０．３９％、０．４％、０．４１％、０．４２％、０．４３％、０．４４％、０．４５％、０．４６％、０．４７％、０．４８％、０．４９％、０．５％、１％、１．５％、２％、２．５％、３％、３．５％、４％、４．５％、又は５％以下であり、前記複合粒子１の表面が完全に滑らかであることを意味する。
【００４１】
一実施形態によれば、複合粒子１の表面の粗さは、前記複合粒子１の最大寸法の０．５％以下であり、前記複合粒子１の表面が完全に滑らかであることを意味する。
【００４２】
一実施形態によれば、複合粒子１は、球形、卵形、円盤形、円筒形、ファセット形状、六角形状、三角形状、立方体形状、又はプレートレット形状を有する。
【００４３】
一実施形態によれば、複合粒子１は、ラズベリー形状、プリズム形状、多面体形状、雪片形状、花の形状、とげの形状、半球形、円錐形、ウニの形状、繊維状の形状、両凹円板状の形状、虫の形状、木の形状、樹状突起の形状、ネックレスの形状、鎖の形状、又は低木の形状を有する。
【００４４】
一実施形態によれば、複合粒子１は球形を有するか、又は複合粒子１はビーズである。
【００４５】
一実施形態によれば、複合粒子１は中空であり、すなわち、複合粒子１は中空ビーズである。
【００４６】
一実施形態によれば、複合粒子１は、コア／シェル構造を有していない。
【００４７】
一実施形態によれば、複合粒子１は、以下に記載のコア／シェル構造を有する。
【００４８】
一実施形態によれば、複合粒子１は、繊維ではない。
【００４９】
一実施形態によれば、複合粒子１は、不定形状のマトリクスではない。
【００５０】
一実施形態によれば、複合粒子１は、肉眼で見えるガラス片ではない。この実施形態において、ガラス片は、例えば、切断することによってより大きなガラス実体から得られるガラス、又は型を使用して得られたガラスを指す。一実施形態において、ガラス片は、１ｍｍを超える少なくとも１つの寸法を有する。
【００５１】
一実施形態によれば、複合粒子１は、無機材料２のサイズを低下させることによって得られない。例えば、複合粒子１は、無機材料２片を粉砕することによっても、それを切断することによっても、粒子、原子若しくは電子のような発射体と共にそれを焼成することによっても、又は任意の他の方法によっても得られない。
【００５２】
一実施形態によれば、複合粒子１は、より大きな粒子を製粉するか、又は粉末を噴霧することによって得られない。
【００５３】
一実施形態によれば、複合粒子１は、ナノ粒子３がドープされたナノメートルの細孔ガラス片ではない。
【００５４】
一実施形態によれば、複合粒子１は、ガラスモノリスではない。
【００５５】
一実施形態によれば、球状複合粒子１は、少なくとも５ｎｍ、１０ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ���９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、又は１ｍｍの直径を有する。
【００５６】
一実施形態によれば、球状複合粒子１の統計セットは、少なくとも５ｎｍ、１０ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、又は１ｍｍの平均直径を有する。
【００５７】
一実施形態によれば、球状複合粒子１の統計セットの平均直径は、０．０１％、０．０２％、０．０３％、０．０４％、０．０５％、０．０６％、０．０７％、０．０８％、０．０９％、０．１％、０．２％、０．３％、０．４％、０．５％、０．６％、０．７％、０．８％、０．９％、１％、１．１％、１．２％、１．３％、１．４％、１．５％、１．６％、１．７％、１．８％、１．９％、２％、２．１％、２．２％、２．３％、２．４％、２．５％、２．６％、２．７％、２．８％、２．９％、３％、３．１％、３．２％、３．３％、３．４％、３．５％、３．６％、３．７％、３．８％、３．９％、４％、４．１％、４．２％、４．３％、４．４％、４．５％、４．６％、４．７％、４．８％、４．９％、５％、５．１％、５．２％、５．３％、５．４％、５．５％、５．６％、５．７％、５．８％、５．９％、６％、６．１％、６．２％、６．３％、６．４％、６．５％、６．６％、６．７％、６．８％、６．９％、７％、７．１％、７．２％、７．３％、７．４％、７．５％、７．６％、７．７％、７．８％、７．９％、８％、８．１％、８．２％、８．３％、８．４％、８．５％、８．６％、８．７％、８．８％、８．９％、９％、９．１％、９．２％、９．３％、９．４％、９．５％、９．６％、９．７％、９．８％、９．９％、１０％、２０％、３０％、４０％、５０％、６０％、７０％、８０％、８５％、９０％、９５％、１００％、１０５％、１１０％、１１５％、１２０％、１２５％、１３０％、１３５％、１４０％、１４５％、１５０％、１５５％、１６０％、１６５％、１７０％、１７５％、１８０％、１８５％、１９０％、１９５％、又は２００％以下の偏差を有し得る。
【００５８】
一実施形態によれば、球状複合粒子１は、少なくとも２００μｍ−１、１００μｍ−１、６６．６μｍ−１、５０μｍ−１、３３．３μｍ−１、２８．６μｍ−１、２５μｍ−１、２０μｍ−１、１８．２μｍ−１、１６．７μｍ−１、１５．４μｍ−１、１４．３μｍ−１、１３．３μｍ−１、１２．５μｍ−１、１１．８μｍ−１、１１．１μｍ−１、１０．５μｍ−１、１０μｍ−１、９．５μｍ−１、９．１μｍ−１、８．７μｍ−１、８．３μｍ−１、８μｍ−１、７．７μｍ−１、７．４μｍ−１、７．１μｍ−１、６．９μｍ−１、６．７μｍ−１、５．７μｍ−１、５μｍ−１、４．４μｍ−１、４μｍ−１、３．６μｍ−１、３．３μｍ−１、３．１μｍ−１、２．９μｍ−１、２．７μｍ−１、２．５μｍ−１、２．４μｍ−１、２．２μｍ−１、２．１μｍ−１、２μｍ−１、１．３３３３μｍ−１、０．８μｍ−１、０．６６６６μｍ−１、０．５７１４μｍ−１、０．５μｍ−１、０．４４４４μｍ−１、０．４μｍ−１、０．３６３６μｍ−１、０．３３３３μｍ−１、０．３０８０μｍ−１、０．２８５７μｍ−１、０．２６６７μｍ−１、０．２５μｍ−１、０．２３５３μｍ−１、０．２２２２μｍ−１、０．２１０５μｍ−１、０．２μｍ−１、０．１９０５μｍ−１、０．１８１８μｍ−１、０．１７３９μｍ−１、０．１６６７μｍ−１、０．１６μｍ−１、０．１５３８μｍ−１、０．１４８１μｍ−１、０．１４２９μｍ−１、０．１３７９μｍ−１、０．１３３３μｍ−１、０．１２９０μｍ−１、０．１２５μｍ−１、０．１２１２μｍ−１、０．１１７６μｍ−１、０．１１７６μｍ−１、０．１１４３μｍ−１、０．１１１１μｍ−１、０．１８８１μｍ−１、０．１０５３μｍ−１、０．１０２６μｍ−１、０．１μｍ−１、０．０９７６μｍ−１、０．９５２４μｍ−１、０．０９３０μｍ−１、０．０９０９μｍ−１、０．０８８９μｍ−１、０．８７０μｍ−１、０．０８５１μｍ−１、０．０８３３μｍ−１、０．０８１６μｍ−１、０．０８μｍ−１、０．０７８４μｍ−１、０．０７６９μｍ−１、０．０７５５μｍ−１、０．０７４１μｍ−１、０．０７２７μｍ−１、０．０７１４μｍ−１、０．０７０２μｍ−１、０．０６９０μｍ−１、０．０６７８μｍ−１、０．０６６７μｍ−１、０．０６５６μｍ−１、０．０６４５μｍ−１、０．０６３５μｍ−１、０．０６２５μｍ−１、０．０６１５μｍ−１、０．０６０６μｍ−１、０．０５９７μｍ−１、０．０５８８μｍ−１、０．０５８０μｍ−１、０．０５７１μｍ−１、０．０５６３μｍ−１、０．０５５６μｍ−１、０．０５４８μｍ−１、０．０５４１μｍ−１、０．０５３３μｍ−１、０．０５２６μｍ−１、０．０５１９μｍ−１、０．０５１３μｍ−１、０．０５０６μｍ−１、０．０５μｍ−１、０．０４９４μｍ−１、０．０４８８μｍ−１、０．０４８２μｍ−１、０．０４７６μｍ−１、０．０４７１μｍ−１、０．０４６５μｍ−１、０．０４６０μｍ−１、０．０４５５μｍ−１、０．０４５０μｍ−１、０．０４４４μｍ−１、０．０４４０μｍ−１、０．０４３５μｍ−１、０．０４３０μｍ−１、０．０４２６μｍ−１、０．０４２１μｍ−１、０．０４１７μｍ−１、０．０４１２μｍ−１、０．０４０８μｍ−１、０．０４０４μｍ−１、０．０４μｍ−１、��．０３９６μｍ−１、０．０３９２μｍ−１、０．０３８８μｍ−１、０．０３８５μｍ−１、０．０３８１μｍ−１、０．０３７７μｍ−１、０．０３７４μｍ−１、０．０３７μｍ−１、０．０３６７μｍ−１、０．０３６４μｍ−１、０．０３６０μｍ−１、０．０３５７μｍ−１、０．０３５４μｍ−１、０．０３５１μｍ−１、０．０３４８μｍ−１、０．０３４５μｍ−１、０．０３４２μｍ−１、０．０３３９μｍ−１、０．０３３６μｍ−１、０．０３３３μｍ−１、０．０３３１μｍ−１、０．０３２８μｍ−１、０．０３２５μｍ−１、０．０３２３μｍ−１、０．０３２μｍ−１、０．０３１７μｍ−１、０．０３１５μｍ−１、０．０３１２μｍ−１、０．０３１μｍ−１、０．０３０８μｍ−１、０．０３０５μｍ−１、０．０３０３μｍ−１、０．０３０１μｍ−１、０．０３μｍ−１、０．０２９９μｍ−１、０．０２９６μｍ−１、０．０２９４μｍ−１、０．０２９２μｍ−１、０．０２９μｍ−１、０．０２８８μｍ−１、０．０２８６μｍ−１、０．０２８４μｍ−１、０．０２８２μｍ−１、０．０２８μｍ−１、０．０２７８μｍ−１、０．０２７６μｍ−１、０．０２７４μｍ−１、０．０２７２μｍ−１、０．０２７０μｍ−１、０．０２６８μｍ−１、０．０２６６７μｍ−１、０．０２６５μｍ−１、０．０２６３μｍ−１、０．０２６１μｍ−１、０．０２６μｍ−１、０．０２５８μｍ−１、０．０２５６μｍ−１、０．０２５５μｍ−１、０．０２５３μｍ−１、０．０２５２μｍ−１、０．０２５μｍ−１、０．０２４８μｍ−１、０．０２４７μｍ−１、０．０２４５μｍ−１、０．０２４４μｍ−１、０．０２４２μｍ−１、０．０２４１μｍ−１、０．０２４μｍ−１、０．０２３８μｍ−１、０．０２３７μｍ−１、０．０２３５μｍ−１、０．０２３４μｍ−１、０．０２３３μｍ−１、０．２３１μｍ−１、０．０２３μｍ−１、０．０２２９μｍ−１、０．０２２７μｍ−１、０．０２２６μｍ−１、０．０２２５μｍ−１、０．０２２３μｍ−１、０．０２２２μｍ−１、０．０２２１μｍ−１、０．０２２μｍ−１、０．０２１９μｍ−１、０．０２１７μｍ−１、０．０２１６μｍ−１、０．０２１５μｍ−１、０．０２１４μｍ−１、０．０２１３μｍ−１、０．０２１２μｍ−１、０．０２１１μｍ−１、０．０２１μｍ−１、０．０２０９μｍ−１、０．０２０８μｍ−１、０．０２０７μｍ−１、０．０２０６μｍ−１、０．０２０５μｍ−１、０．０２０４μｍ−１、０．０２０３μｍ−１、０．０２０２μｍ−１、０．０２０１μｍ−１、０．０２μｍ−１、又は０．００２μｍ−１の特有の曲率を有する。
【００５９】
一実施形態によれば、球状複合粒子１の統計セットは、少なくとも２００μｍ−１、１００μｍ−１、６６．６μｍ−１、５０μｍ−１、３３．３μｍ−１、２８．６μｍ−１、２５μｍ−１、２０μｍ−１、１８．２μｍ−１、１６．７μｍ−１、１５．４μｍ−１、１４．３μｍ−１、１３．３μｍ−１、１２．５μｍ−１、１１．８μｍ−１、１１．１μｍ−１、１０．５μｍ−１、１０μｍ−１、９．５μｍ−１、９．１μｍ−１、８．７μｍ−１、８．３μｍ−１、８μｍ−１、７．７μｍ−１、７．４μｍ−１、７．１μｍ−１、６．９μｍ−１、６．７μｍ−１、５．７μｍ−１、５μｍ−１、４．４μｍ−１、４μｍ−１、３．６μｍ−１、３．３μｍ−１、３．１μｍ−１、２．９μｍ−１、２．７μｍ−１、２．５μｍ−１、２．４μｍ−１、２．２μｍ−１、２．１μｍ−１、２μｍ−１、１．３３３３μｍ−１、０．８μｍ−１、０．６６６６μｍ−１、０．５７１４μｍ−１、０．５μｍ−１、０．４４４４μｍ−１、０．４μｍ−１、０．３６３６μｍ−１、０．３３３３μｍ−１、０．３０８０μｍ−１、０．２８５７μｍ−１、０．２６６７μｍ−１、０．２５μｍ−１、０．２３５３μｍ−１、０．２２２２μｍ−１、０．２１０５μｍ−１、０．２μｍ−１、０．１９０５μｍ−１、０．１８１８μｍ−１、０．１７３９μｍ−１、０．１６６７μｍ−１、０．１６μｍ−１、０．１５３８μｍ−１、０．１４８１μｍ−１、０．１４２９μｍ−１、０．１３７９μｍ−１、０．１３３３μｍ−１、０．１２９０μｍ−１、０．１２５μｍ−１、０．１２１２μｍ−１、０．１１７６μｍ−１、０．１１７６μｍ−１、０．１１４３μｍ−１、０．１１１１μｍ−１、０．１８８１μｍ−１、０．１０５３μｍ−１、０．１０２６μｍ−１、０．１μｍ−１、０．０９７６μｍ−１、０．９５２４μｍ−１、０．０９３０μｍ−１、０．０９０９μｍ−１、０．０８８９μｍ−１、０．８７０μｍ−１、０．０８５１μｍ−１、０．０８３３μｍ−１、０．０８１６μｍ−１、０．０８μｍ−１、０．０７８４μｍ−１、０．０７６９μｍ−１、０．０７５５μｍ−１、０．０７４１μｍ−１、０．０７２７μｍ−１、０．０７１４μｍ−１、０．０７０２μｍ−１、０．０６９０μｍ−１、０．０６７８μｍ−１、０．０６６７μｍ−１、０．０６５６μｍ−１、０．０６４５μｍ−１、０．０６３５μｍ−１、０．０６２５μｍ−１、０．０６１５μｍ−１、０．０６０６μｍ−１、０．０５９７μｍ−１、０．０５８８μｍ−１、０．０５８０μｍ−１、０．０５７１μｍ−１、０．０５６３μｍ−１、０．０５５６μｍ−１、０．０５４８μｍ−１、０．０５４１μｍ−１、０．０５３３μｍ−１、０．０５２６μｍ−１、０．０５１９μｍ−１、０．０５１３μｍ−１、０．０５０６μｍ−１、０．０５μｍ−１、０．０４９４μｍ−１、０．０４８８μｍ−１、０．０４８２μｍ−１、０．０４７６μｍ−１、０．０４７１μｍ−１、０．０４６５μｍ−１、０．０４６０μｍ−１、０．０４５５μｍ−１、０．０４５０μｍ−１、０．０４４４μｍ−１、０．０４４０μｍ−１、０．０４３５μｍ−１、０．０４３０μｍ−１、０．０４２６μｍ−１、０．０４２１μｍ−１、０．０４１７μｍ−１、０．０４１２μｍ−１、０．０４０８μｍ−１、０．０４０４μｍ−１、０．０���μｍ−１、０．０３９６μｍ−１、０．０３９２μｍ−１、０．０３８８μｍ−１、０．０３８５μｍ−１、０．０３８１μｍ−１、０．０３７７μｍ−１、０．０３７４μｍ−１、０．０３７μｍ−１、０．０３６７μｍ−１、０．０３６４μｍ−１、０．０３６０μｍ−１、０．０３５７μｍ−１、０．０３５４μｍ−１、０．０３５１μｍ−１、０．０３４８μｍ−１、０．０３４５μｍ−１、０．０３４２μｍ−１、０．０３３９μｍ−１、０．０３３６μｍ−１、０．０３３３μｍ−１、０．０３３１μｍ−１、０．０３２８μｍ−１、０．０３２５μｍ−１、０．０３２３μｍ−１、０．０３２μｍ−１、０．０３１７μｍ−１、０．０３１５μｍ−１、０．０３１２μｍ−１、０．０３１μｍ−１、０．０３０８μｍ−１、０．０３０５μｍ−１、０．０３０３μｍ−１、０．０３０１μｍ−１、０．０３μｍ−１、０．０２９９μｍ−１、０．０２９６μｍ−１、０．０２９４μｍ−１、０．０２９２μｍ−１、０．０２９μｍ−１、０．０２８８μｍ−１、０．０２８６μｍ−１、０．０２８４μｍ−１、０．０２８２μｍ−１、０．０２８μｍ−１、０．０２７８μｍ−１、０．０２７６μｍ−１、０．０２７４μｍ−１、０．０２７２μｍ−１、０．０２７０μｍ−１、０．０２６８μｍ−１、０．０２６６７μｍ−１、０．０２６５μｍ−１、０．０２６３μｍ−１、０．０２６１μｍ−１、０．０２６μｍ−１、０．０２５８μｍ−１、０．０２５６μｍ−１、０．０２５５μｍ−１、０．０２５３μｍ−１、０．０２５２μｍ−１、０．０２５μｍ−１、０．０２４８μｍ−１、０．０２４７μｍ−１、０．０２４５μｍ−１、０．０２４４μｍ−１、０．０２４２μｍ−１、０．０２４１μｍ−１、０．０２４μｍ−１、０．０２３８μｍ−１、０．０２３７μｍ−１、０．０２３５μｍ−１、０．０２３４μｍ−１、０．０２３３μｍ−１、０．２３１μｍ−１、０．０２３μｍ−１、０．０２２９μｍ−１、０．０２２７μｍ−１、０．０２２６μｍ−１、０．０２２５μｍ−１、０．０２２３μｍ−１、０．０２２２μｍ−１、０．０２２１μｍ−１、０．０２２μｍ−１、０．０２１９μｍ−１、０．０２１７μｍ−１、０．０２１６μｍ−１、０．０２１５μｍ−１、０．０２１４μｍ−１、０．０２１３μｍ−１、０．０２１２μｍ−１、０．０２１１μｍ−１、０．０２１μｍ−１、０．０２０９μｍ−１、０．０２０８μｍ−１、０．０２０７μｍ−１、０．０２０６μｍ−１、０．０２０５μｍ−１、０．０２０４μｍ−１、０．０２０３μｍ−１、０．０２０２μｍ−１、０．０２０１μｍ−１、０．０２μｍ−１、又は０．００２μｍ−１の特有の平均曲率を有する。
【００６０】
一実施形態によれば、球状複合粒子１の曲率は、偏差を有しておらず、前記複合粒子１が完全な球形を有することを意味する。完全な球形は、散乱光の強度の変動を防止する。
【００６１】
一実施形態によれば、球状複合粒子１の特有の曲率は、前記複合粒子１の表面に沿って０．０１％、０．０２％、０．０３％、０．０４％、０．０５％、０．０６％、０．０７％、０．０８％、０．０９％、０．１％、０．２％、０．３％、０．４％、０．５％、０．６％、０．７％、０．８％、０．９％、１％、１．１％、１．２％、１．３％、１．４％、１．５％、１．６％、１．７％、１．８％、１．９％、２％、２．１％、２．２％、２．３％、２．４％、２．５％、２．６％、２．７％、２．８％、２．９％、３％、３．１％、３．２％、３．３％、３．４％、３．５％、３．６％、３．７％、３．８％、３．９％、４％、４．１％、４．２％、４．３％、４．４％、４．５％、４．６％、４．７％、４．８％、４．９％、５％、５．１％、５．２％、５．３％、５．４％、５．５％、５．６％、５．７％、５．８％、５．９％、６％、６．１％、６．２％、６．３％、６．４％、６．５％、６．６％、６．７％、６．８％、６．９％、７％、７．１％、７．２％、７．３％、７．４％、７．５％、７．６％、７．７％、７．８％、７．９％、８％、８．１％、８．２％、８．３％、８．４％、８．５％、８．６％、８．７％、８．８％、８．９％、９％、９．１％、９．２％、９．３％、９．４％、９．５％、９．６％、９．７％、９．８％、９．９％、１０％以下の偏差を有し得る。
【００６２】
一実施形態によれば、複合粒子１は、発光性である。
【００６３】
一実施形態によれば、複合粒子１は、蛍光性である。
【００６４】
一実施形態によれば、複合粒子１は、燐光である。
【００６５】
一実施形態によれば、複合粒子１は、電子発光である。
【００６６】
一実施形態によれば、複合粒子１は、化学発光である。
【００６７】
一実施形態によれば、複合粒子１は、摩擦発光である。
【００６８】
一実施形態によれば、複合粒子１の発光の特徴は、外部圧力変動を感知できる。この実施形態において、「感知」は、発光の特徴が外部圧力変動によって変更され得ることを意味する。
【００６９】
一実施形態によれば、複合粒子１の波長発光ピークは、外部圧力変動を感知できる。この実施形態において、「感知」は、波長発光ピークが外部圧力変動によって変更され得る、すなわち、外部圧力変動は、波長シフトを低減することができることを意味する。
【００７０】
一実施形態によれば、複合粒子１のＦＷＨＭは、外部圧力変動を感知できる。この実施形態において、「感知」は、ＦＷＨＭが外部圧力変動によって変更され得る、すなわち、ＦＷＨＭは、波長シフトは、低下又は増加され得ることを意味する。
【００７１】
一実施形態によれば、複合粒子１のＰＬＱＹは、外部圧力変動を感知できる。この実施形態において、「感知」は、ＰＬＱＹが外部圧力変動によって変更され得る、すなわち、ＰＬＱＹは、低下又は増加され得ることを意味する。
【００７２】
一実施形態によれば、複合粒子１の発光の特徴は、外部温度変動を感知できる。
【００７３】
一実施形態によれば、複合粒子１の波長発光ピークは、外部温度変動を感知できる。この実施形態において、「感知」は、波長発光ピークが外部温度変動によって変更され得る、すなわち、外部温度変動は、波長シフトを低減することができることを意味する。
【００７４】
一実施形態によれば、複合粒子１のＦＷＨＭは、外部温度変動を感知できる。この実施形態において、「感知」は、ＦＷＨＭが外部温度変動によって変更され得る、すなわち、ＦＷＨＭは、低下又は増加され得ることを意味する。
【００７５】
一実施形態によれば、複合粒子１のＰＬＱＹは、外部温度変動を感知できる。この実施形態において、「感知」は、ＰＬＱＹが外部温度変動によって変更され得る、すなわち、ＰＬＱＹは、低下又は増加され得ることを意味する。
【００７６】
一実施形態によれば、複合粒子１の発光の特徴は、外部ｐＨ変動を感知できる。
【００７７】
一実施形態によれば、複合粒子１の波長発光ピークは、外部ｐＨ変動を感知できる。この実施形態において、「感知」は、波長発光ピークが外部ｐＨ変動によって変更され得る、すなわち、外部ｐＨ変動は、波長シフトを低減することができることを意味する。
【００７８】
一実施形態によれば、複合粒子１のＦＷＨＭは、外部ｐＨ変動を感知できる。この実施形態において、「感知」は、ＦＷＨＭが外部ｐＨ変動によって変更され得る、すなわち、ＦＷＨＭは、低下又は増加され得ることを意味する。
【００７９】
一実施形態によれば、複合粒子１のＰＬＱＹは、外部ｐＨ変動を感知できる。この実施形態において、「感知」は、ＰＬＱＹが外部ｐＨ変動によって変更され得る、すなわち、ＰＬＱＹは、低下又は増加され得ることを意味する。
【００８０】
一実施形態によれば、複合粒子１は、少なくとも１種のナノ粒子３を含み、波長発光ピークは、外部温度変動を感知でき；少なくとも１種のナノ粒子３の波長発光ピークは、外部温度変動を感知できないか、又はあまり感知できない。この実施形態において、「感知」は、波長発光ピークが外部温度変動によって変更され得る、すなわち、波長発光ピークは、低下又は増加され得ることを意味する。この実施形態は、特に、温度センサーの適用に都合がよい。
【００８１】
一実施形態によれば、複合粒子１は、少なくとも１つの発光ピークを有する発光スペクトルを示し、前記発光ピークは、４００ｎｍ〜５０μｍの範囲の最大発光波長を有する。
【００８２】
一実施形態によれば、複合粒子１は、少なくとも１つの発光ピークを有する発光スペクトルを示し、前記発光ピークは、４００ｎｍ〜５００ｎｍの範囲の最大発光波長を有する。この実施形態において、複合粒子１は、青色光を放つ。
【００８３】
一実施形態によれば、複合粒子１は、少なくとも１つの発光ピークを有する発光スペクトルを示し、前記発光ピークは、５００ｎｍ〜５６０ｎｍの範囲、より好ましくは、５１５ｎｍ〜５４５ｎｍの範囲の最大発光波長を有する。この実施形態において、複合粒子１は、緑色の光を放つ。
【００８４】
一実施形態によれば、複合粒子１は、少なくとも１つの発光ピークを有する発光スペクトルを示し、前記発光ピークは、５６０ｎｍ〜５９０ｎｍの範囲の最大発光波長を有する。この実施形態において、複合粒子１は、黄色の光を放つ。
【００８５】
一実施形態によれば、複合粒子１は、少なくとも１つの発光ピークを有する発光スペクトルを示し、前記発光ピークは、５９０ｎｍ〜７５０ｎｍの範囲、より好ましくは、６１０ｎｍ〜６５０ｎｍの範囲の最大発光波長を有する。この実施形態において、複合粒子１は、赤色の光を放つ。
【００８６】
一実施形態によれば、複合粒子１は、少なくとも１つの発光ピークを有する発光スペクトルを示し、前記発光ピークは、７５０ｎｍ〜５０μｍの範囲の最大発光波長を有する。この実施形態において、複合粒子１は、近赤外、中赤外、又は赤外光を放つ。
【００８７】
一実施形態によれば、複合粒子１は、磁性である。
【００８８】
一実施形態によれば、複合粒子１は、強磁性である。
【００８９】
一実施形態によれば、複合粒子１は、常磁性である。
【００９０】
一実施形態によれば、複合粒子１は、超常磁性である。
【００９１】
一実施形態によれば、複合粒子１は、反磁性である。
【００９２】
一実施形態によれば、複合粒子１は、プラズモンである。
【００９３】
一実施形態によれば、複合粒子１は、触媒特性を有する。
【００９４】
一実施形態によれば、複合粒子１は、光起電力特性を有する。
【００９５】
一実施形態によれば、複合粒子１は、圧電性である。
【００９６】
一実施形態によれば、複合粒子１は、焦電性である。
【００９７】
一実施形態によれば、複合粒子１は、強誘電性である。
【００９８】
一実施形態によれば、複合粒子１は、特徴付けられた薬物送達である。
【００９９】
一実施形態によれば、複合粒子１は、光散乱体である。
【０１００】
一実施形態によれば、複合粒子１は、５０μｍ、４０μｍ、３０μｍ、２０μｍ、１０μｍ、１μｍ、９５０ｎｍ、９００ｎｍ、８５０ｎｍ、８００ｎｍ、７５０ｎｍ、７００ｎｍ、６５０ｎｍ、６００ｎｍ、５５０ｎｍ、５００ｎｍ、４５０ｎｍ、４００ｎｍ、３５０ｎｍ以上、３００ｎｍ以下、２５０ｎｍよりも低い、又は２００ｎｍよりも低い波長の入射光を吸収する。
【０１０１】
一実施形態によれば、複合粒子１は、電気絶縁体である。この実施形態において、電子輸送によるものである場合に、無機材料２内に封入された蛍光ナノ粒子３の蛍光特性の消光は防止される。この実施形態において、複合粒子１は、無機材料２内に封入されたナノ粒子３と同じ特性を示す電気絶縁材料として使用され得る。
【０１０２】
一実施形態によれば、複合粒子１は、電気伝導体である。この実施形態は、光起電力又はＬＥＤにおける複合粒子１の適用に特に都合がよい。
【０１０３】
一実施形態によれば、複合粒子１は、１×１０−２０〜１０７Ｓ／ｍ、好ましくは、１×１０−１５〜５Ｓ／ｍ、より好ましくは、１×１０−７〜１Ｓ／ｍの範囲の標準的な条件下で電気伝導性を有する。
【０１０４】
一実施形態によれば、複合粒子１は、少なくとも１×１０−２０Ｓ／ｍ、０．５×１０−１９Ｓ／ｍ、１×１０−１９Ｓ／ｍ、０．５×１０−１８Ｓ／ｍ、１×１０−１８Ｓ／ｍ、０．５×１０−１７Ｓ／ｍ、１×１０−１７Ｓ／ｍ、０．５×１０−１６Ｓ／ｍ、１×１０−１６Ｓ／ｍ、０．５×１０−１５Ｓ／ｍ、１×１０−１５Ｓ／ｍ、０．５×１０−１４Ｓ／ｍ、１×１０−１４Ｓ／ｍ、０．５×１０−１３Ｓ／ｍ、１×１０−１３Ｓ／ｍ、０．５×１０−１２Ｓ／ｍ、１×１０−１２Ｓ／ｍ、０．５×１０−１１Ｓ／ｍ、１×１０−１１Ｓ／ｍ、０．５×１０−１０Ｓ／ｍ、１×１０−１０Ｓ／ｍ、０．５×１０−９Ｓ／ｍ、１×１０−９Ｓ／ｍ、０．５×１０−８Ｓ／ｍ、１×１０−８Ｓ／ｍ、０．５×１０−７Ｓ／ｍ、１×１０−７Ｓ／ｍ、０．５×１０−６Ｓ／ｍ、１×１０−６Ｓ／ｍ、０．５×１０−５Ｓ／ｍ、１×１０−５Ｓ／ｍ、０．５×１０−４Ｓ／ｍ、１×１０−４Ｓ／ｍ、０．５×１０−３Ｓ／ｍ、１×１０−３Ｓ／ｍ、０．５×１０−２Ｓ／ｍ、１×１０−２Ｓ／ｍ、０．５×１０−１Ｓ／ｍ、１×１０−１Ｓ／ｍ、０．５Ｓ／ｍ、１Ｓ／ｍ、１．５Ｓ／ｍ、２Ｓ／ｍ、２．５Ｓ／ｍ、３Ｓ／ｍ、３．５Ｓ／ｍ、４Ｓ／ｍ、４．５Ｓ／ｍ、５Ｓ／ｍ、５．５Ｓ／ｍ、６Ｓ／ｍ、６．５Ｓ／ｍ、７Ｓ／ｍ、７．５Ｓ／ｍ、８Ｓ／ｍ、８．５Ｓ／ｍ、９Ｓ／ｍ、９．５Ｓ／ｍ、１０Ｓ／ｍ、５０Ｓ／ｍ、１０２Ｓ／ｍ、５×１０２Ｓ／ｍ、１０３Ｓ／ｍ、５×１０３Ｓ／ｍ、１０４Ｓ／ｍ、５×１０４Ｓ／ｍ、１０５Ｓ／ｍ、５×１０５Ｓ／ｍ、１０６Ｓ／ｍ、５×１０６Ｓ／ｍ、又は１０７Ｓ／ｍの標準的な条件下で電気伝導性を有する。
【０１０５】
一実施形態によれば、複合粒子１の電気伝導性は、例えば、インピーダンス分光計を用いて測定することができる。
【０１０６】
一実施形態によれば、複合粒子１は、熱絶縁体である。
【０１０７】
一実施形態によれば、無機材料２は、難分解性材料を含む。
【０１０８】
一実施形態によれば、複合粒子１は、熱伝導体である。この実施形態において、複合粒子１は、無機材料２に封入されたナノ粒子３から、又は環境から生じる熱を放出することが可能である。
【０１０９】
一実施形態によれば、複合粒子１は、０．１〜４５０Ｗ／（ｍ．Ｋ）、好ましくは、１〜２００Ｗ／（ｍ．Ｋ）、より好ましくは、１０〜１５０Ｗ／（ｍ．Ｋ）の範囲の標準的な条件での熱伝導性を有する。
【０１１０】
一実施形態によれば、複合粒子１は、少なくとも０．１Ｗ／（ｍ．Ｋ）、０．２Ｗ／（ｍ．Ｋ）、０．３Ｗ／（ｍ．Ｋ）、０．４Ｗ／（ｍ．Ｋ）、０．５Ｗ／（ｍ．Ｋ）、０．６Ｗ／（ｍ．Ｋ）、０．７Ｗ／（ｍ．Ｋ）、０．８Ｗ／（ｍ．Ｋ）、０．９Ｗ／（ｍ．Ｋ）、１Ｗ／（ｍ．Ｋ）、１．１Ｗ／（ｍ．Ｋ）、１．２Ｗ／（ｍ．Ｋ）、１．３Ｗ／（ｍ．Ｋ）、１．４Ｗ／（ｍ．Ｋ）、１．５Ｗ／（ｍ．Ｋ）、１．６Ｗ／（ｍ．Ｋ）、１．７Ｗ／（ｍ．Ｋ）、１．８Ｗ／（ｍ．Ｋ）、１．９Ｗ／（ｍ．Ｋ）、２Ｗ／（ｍ．Ｋ）、２．１Ｗ／（ｍ．Ｋ）、２．２Ｗ／（ｍ．Ｋ）、２．３Ｗ／（ｍ．Ｋ）、２．４Ｗ／（ｍ．Ｋ）、２．５Ｗ／（ｍ．Ｋ）、２．６Ｗ／（ｍ．Ｋ）、２．７Ｗ／（ｍ．Ｋ）、２．８Ｗ／（ｍ．Ｋ）、２．９Ｗ／（ｍ．Ｋ）、３Ｗ／（ｍ．Ｋ）、３．１Ｗ／（ｍ．Ｋ）、３．２Ｗ／（ｍ．Ｋ）、３．３Ｗ／（ｍ．Ｋ）、３．４Ｗ／（ｍ．Ｋ）、３．５Ｗ／（ｍ．Ｋ）、３．６Ｗ／（ｍ．Ｋ）、３．７Ｗ／（ｍ．Ｋ）、３．８Ｗ／（ｍ．Ｋ）、３．９Ｗ／（ｍ．Ｋ）、４Ｗ／（ｍ．Ｋ）、４．１Ｗ／（ｍ．Ｋ）、４．２Ｗ／（ｍ．Ｋ）、４．３Ｗ／（ｍ．Ｋ）、４．４Ｗ／（ｍ．Ｋ）、４．５Ｗ／（ｍ．Ｋ）、４．６Ｗ／（ｍ．Ｋ）、４．７Ｗ／（ｍ．Ｋ）、４．８Ｗ／（ｍ．Ｋ）、４．９Ｗ／（ｍ．Ｋ）、５Ｗ／（ｍ．Ｋ）、５．１Ｗ／（ｍ．Ｋ）、５．２Ｗ／（ｍ．Ｋ）、５．３Ｗ／（ｍ．Ｋ）、５．４Ｗ／（ｍ．Ｋ）、５．５Ｗ／（ｍ．Ｋ）、５．６Ｗ／（ｍ．Ｋ）、５．７Ｗ／（ｍ．Ｋ）、５．８Ｗ／（ｍ．Ｋ）、５．９Ｗ／（ｍ．Ｋ）、６Ｗ／（ｍ．Ｋ）、６．１Ｗ／（ｍ．Ｋ）、６．２Ｗ／（ｍ．Ｋ）、６．３Ｗ／（ｍ．Ｋ）、６．４Ｗ／（ｍ．Ｋ）、６．５Ｗ／（ｍ．Ｋ）、６．６Ｗ／（ｍ．Ｋ）、６．７Ｗ／（ｍ．Ｋ）、６．８Ｗ／（ｍ．Ｋ）、６．９Ｗ／（ｍ．Ｋ）、７Ｗ／（ｍ．Ｋ）、７．１Ｗ／（ｍ．Ｋ）、７．２Ｗ／（ｍ．Ｋ）、７．３Ｗ／（ｍ．Ｋ）、７．４Ｗ／（ｍ．Ｋ）、７．５Ｗ／（ｍ．Ｋ）、７．６Ｗ／（ｍ．Ｋ）、７．７Ｗ／（ｍ．Ｋ）、７．８Ｗ／（ｍ．Ｋ）、７．９Ｗ／（ｍ．Ｋ）、８Ｗ／（ｍ．Ｋ）、８．１Ｗ／（ｍ．Ｋ）、８．２Ｗ／（ｍ．Ｋ）、８．３Ｗ／（ｍ．Ｋ）、８．４Ｗ／（ｍ．Ｋ）、８．５Ｗ／（ｍ．Ｋ）、８．６Ｗ／（ｍ．Ｋ）、８．７Ｗ／（ｍ．Ｋ）、８．８Ｗ／（ｍ．Ｋ）、８．９Ｗ／（ｍ．Ｋ）、９Ｗ／（ｍ．Ｋ）、９．１Ｗ／（ｍ．Ｋ）、９．２Ｗ／（ｍ．Ｋ）、９．３Ｗ／（ｍ．Ｋ）、９．４Ｗ／（ｍ．Ｋ）、９．５Ｗ／（ｍ．Ｋ）、９．６Ｗ／（ｍ．Ｋ）、９．７Ｗ／（ｍ．Ｋ）、９．８Ｗ／（ｍ．Ｋ）、９．９Ｗ／（ｍ．Ｋ）、１０Ｗ／（ｍ．Ｋ）、１０．１／（ｍ．Ｋ）、１０．２Ｗ／（ｍ．Ｋ）、１０．３Ｗ／（ｍ．Ｋ）、１０．４Ｗ／（ｍ．Ｋ）、１０．５Ｗ／（ｍ．Ｋ）、１０．６Ｗ／（ｍ．Ｋ）、１０．７Ｗ／（ｍ．Ｋ）、１０．８Ｗ／（ｍ．Ｋ）、１０．９Ｗ／（ｍ．Ｋ）、１１Ｗ／（ｍ．Ｋ）、１１．１Ｗ／（ｍ．Ｋ）、１１．２Ｗ／（ｍ．Ｋ）、１１．３Ｗ／（ｍ．Ｋ）、１１．４Ｗ／（ｍ．Ｋ）、１１．５Ｗ／（ｍ．Ｋ）、１１．６Ｗ／（ｍ．Ｋ）、１１．７Ｗ／（ｍ．Ｋ）、１１．８Ｗ／（ｍ．Ｋ）、１１．９Ｗ／（ｍ．Ｋ）、１２Ｗ／（ｍ．Ｋ）、１２．１Ｗ／（ｍ．Ｋ）、１２．２Ｗ／（ｍ．Ｋ）、１２．３Ｗ／（ｍ．Ｋ）、１２．４Ｗ／（ｍ．Ｋ）、１２．５Ｗ／（ｍ．Ｋ）、１２．６Ｗ／（ｍ．Ｋ）、１２．７Ｗ／（ｍ．Ｋ）、１２．８Ｗ／（ｍ．Ｋ）、１２．９Ｗ／（ｍ．Ｋ）、１３Ｗ／（ｍ．Ｋ）、１３．１Ｗ／（ｍ．Ｋ）、１３．２Ｗ／（ｍ．Ｋ）、１３．３Ｗ／（ｍ．Ｋ）、１３．４Ｗ／（ｍ．Ｋ）、１３．５Ｗ／（ｍ．Ｋ）、１３．６Ｗ／（ｍ．Ｋ）、１３．７Ｗ／（ｍ．Ｋ）、１３．８Ｗ／（ｍ．Ｋ）、１３．９Ｗ／（ｍ．Ｋ）、１４Ｗ／（ｍ．Ｋ）、１４．１Ｗ／（ｍ．Ｋ）、１４．２Ｗ／（ｍ．Ｋ）、１４．３Ｗ／（ｍ．Ｋ）、１４．４Ｗ／（ｍ．Ｋ）、１４．５Ｗ／（ｍ．Ｋ）、１４．６Ｗ／（ｍ．Ｋ）、１４．７Ｗ／（ｍ．Ｋ）、１４．８Ｗ／（ｍ．Ｋ）、１４．９Ｗ／（ｍ．Ｋ）、１５Ｗ／（ｍ．Ｋ）、１５．１Ｗ／（ｍ．Ｋ）、１５．２Ｗ／（ｍ．Ｋ）、１５．３Ｗ／（ｍ．Ｋ）、１５．４Ｗ／（ｍ．Ｋ）、１５．５Ｗ／（ｍ．Ｋ）、１５．６Ｗ／（ｍ．Ｋ）、１５．７Ｗ／（ｍ．Ｋ）、１５．８Ｗ／（ｍ．Ｋ）、１５．９Ｗ／（ｍ．Ｋ）、１６Ｗ／（ｍ．Ｋ）、１６．１Ｗ／（ｍ．Ｋ）、１６．２Ｗ／（ｍ．Ｋ）、１６．３Ｗ／（ｍ．Ｋ）、１６．４Ｗ／（ｍ．Ｋ）、１６．５Ｗ／（ｍ．Ｋ）、１６．６Ｗ／（ｍ．Ｋ）、１６．７Ｗ／（ｍ．Ｋ）、１６．８Ｗ／（ｍ．Ｋ）、１６．９Ｗ／（ｍ．Ｋ）、１７Ｗ／（ｍ．Ｋ）、１７．１Ｗ／（ｍ．Ｋ）、１７．２Ｗ／（ｍ．Ｋ）、１７．３Ｗ／（ｍ．Ｋ）、１７．４Ｗ／（ｍ．Ｋ）、１７．５Ｗ／（ｍ．Ｋ）、１７．６Ｗ／（ｍ．Ｋ）、１７．７Ｗ／（ｍ．Ｋ）、１７．８Ｗ／（ｍ．Ｋ）、１７．９Ｗ／（ｍ．Ｋ）、１８Ｗ／（ｍ．Ｋ）、１８．１Ｗ／（ｍ．Ｋ）、１８．２Ｗ／（ｍ．Ｋ）、１８．３Ｗ／（ｍ．Ｋ）、１８．４Ｗ／（ｍ．Ｋ）、１８．５Ｗ／（ｍ．Ｋ）、１８．６Ｗ／（ｍ．Ｋ）、１８．７Ｗ／（ｍ．Ｋ）、１８．８Ｗ／（ｍ．Ｋ）、１８．９Ｗ／（ｍ．Ｋ）、１９Ｗ／（ｍ．Ｋ）、１９．１Ｗ／（ｍ．Ｋ）、１９．２Ｗ／（ｍ．Ｋ）、１９．３Ｗ／（ｍ．Ｋ）、１９．４Ｗ／（ｍ．Ｋ）、１９．５Ｗ／（ｍ．Ｋ）、１９．６Ｗ／（ｍ．Ｋ）、１９．７Ｗ／（ｍ．Ｋ）、１９．８Ｗ／（ｍ．Ｋ）、１９．９Ｗ／（ｍ．Ｋ）、２０Ｗ／（ｍ．Ｋ）、２０．１Ｗ／（ｍ．Ｋ）、２０．２Ｗ／（ｍ．Ｋ）、２０．３Ｗ／（ｍ．Ｋ）、２０．４Ｗ／（ｍ．Ｋ）、２０．５Ｗ／（ｍ．Ｋ）、２０．６Ｗ／（ｍ．Ｋ）、２０．７Ｗ／（ｍ．Ｋ）、２０．８Ｗ／（ｍ．Ｋ）、２０．９Ｗ／（ｍ．Ｋ）、２１Ｗ／（ｍ．Ｋ）、２１．１Ｗ／（ｍ．Ｋ）、２１．２Ｗ／（ｍ．Ｋ）、２１．３Ｗ／（ｍ．Ｋ）、２１．４Ｗ／（ｍ．Ｋ）、２１．５Ｗ／（ｍ．Ｋ）、２１．６Ｗ／（ｍ．Ｋ）、２１．７Ｗ／（ｍ．Ｋ）、２１．８Ｗ／（ｍ．Ｋ）、２１．９Ｗ／（ｍ．Ｋ）、２２Ｗ／（ｍ．Ｋ）、２２．１Ｗ／（ｍ．Ｋ）、２２．２Ｗ／（ｍ．Ｋ）、２２．３Ｗ／（ｍ．Ｋ）、２２．４Ｗ／（ｍ．Ｋ）、２２．５Ｗ／（ｍ．Ｋ）、２２．６Ｗ／（ｍ．Ｋ）、２２．７Ｗ／（ｍ．Ｋ）、２２．８Ｗ／（ｍ．Ｋ）、２２．９Ｗ／（ｍ．Ｋ）、２３Ｗ／（ｍ．Ｋ）、２３．１Ｗ／（ｍ．Ｋ）、２３．２Ｗ／（ｍ．Ｋ）、２３．３Ｗ／（ｍ．Ｋ）、２３．４Ｗ／（ｍ．Ｋ）、２３．５Ｗ／（ｍ．Ｋ）、２３．６Ｗ／（ｍ．Ｋ）、２３．７Ｗ／（ｍ．Ｋ）、２３．８Ｗ／（ｍ．Ｋ）、２３．９Ｗ／（ｍ．Ｋ）、２４Ｗ／（ｍ．Ｋ）、２４．１Ｗ／（ｍ．Ｋ）、２４．２Ｗ／（ｍ．Ｋ）、２４．３Ｗ／（ｍ．Ｋ）、２４．４Ｗ／（ｍ．Ｋ）、２４．５Ｗ／（ｍ．Ｋ）、２４．６Ｗ／（ｍ．Ｋ）、２４．７Ｗ／（ｍ．Ｋ）、２４．８Ｗ／（ｍ．Ｋ）、２４．９Ｗ／（ｍ．Ｋ）、２５Ｗ／（ｍ．Ｋ）、３０Ｗ／（ｍ．Ｋ）、４０Ｗ／（ｍ．Ｋ）、５０Ｗ／（ｍ．Ｋ）、６０Ｗ／（ｍ．Ｋ）、７０Ｗ／（ｍ．Ｋ）、８０Ｗ／（ｍ．Ｋ）、９０Ｗ／（ｍ．Ｋ）、１００Ｗ／（ｍ．Ｋ）、１１０Ｗ／（ｍ．Ｋ）、１２０Ｗ／（ｍ．Ｋ）、１３０Ｗ／（ｍ．Ｋ）、１４０Ｗ／（ｍ．Ｋ）、１５０Ｗ／（ｍ．Ｋ）、１６０Ｗ／（ｍ．Ｋ）、１７０Ｗ／（ｍ．Ｋ）、１８０Ｗ／（ｍ．Ｋ）、１９０Ｗ／（ｍ．Ｋ）、２００Ｗ／（ｍ．Ｋ）、２１０Ｗ／（ｍ．Ｋ）、２２０Ｗ／（ｍ．Ｋ）、２３０Ｗ／（ｍ．Ｋ）、２４０Ｗ／（ｍ．Ｋ）、２５０Ｗ／（ｍ．Ｋ）、２６０Ｗ／（ｍ．Ｋ）、２７０Ｗ／（ｍ．Ｋ）、２８０Ｗ／（ｍ．Ｋ）、２９０Ｗ／（ｍ．Ｋ）、３００Ｗ／（ｍ．Ｋ）、３１０Ｗ／（ｍ．Ｋ）、３２０Ｗ／（ｍ．Ｋ）、３３０Ｗ／（ｍ．Ｋ）、３４０Ｗ／（ｍ．Ｋ）、３５０Ｗ／（ｍ．Ｋ）、３６０Ｗ／（ｍ．Ｋ）、３７０Ｗ／（ｍ．Ｋ）、３８０Ｗ／（ｍ．Ｋ）、３９０Ｗ／（ｍ．Ｋ）、４００Ｗ／（ｍ．Ｋ）、４１０Ｗ／（ｍ．Ｋ）、４２０Ｗ／（ｍ．Ｋ）、４３０Ｗ／（ｍ．Ｋ）、４４０Ｗ／（ｍ．Ｋ）、又は４５０Ｗ／（ｍ．Ｋ）の標準的な条件での熱伝導性を有する。
【０１１１】
一実施形態によれば、複合粒子１の熱伝導性は、例えば、定常状態の方法又は一過性の方法によって測定され得る。
【０１１２】
一実施形態によれば、複合粒子１は、局所高温加熱システムである。
【０１１３】
一実施形態によれば、複合粒子１は、疎水性である。
【０１１４】
一実施形態によれば、複合粒子１は、親水性である。
【０１１５】
一実施形態によれば、複合粒子１は、水性溶媒、有機溶媒及び／又はそれらの混合物に分散可能である。
【０１１６】
一実施形態によれば、複合粒子１は、半値全幅が９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い少なくとも１つの発光ピークを有する発光スペクトルを示す。
【０１１７】
一実施形態によれば、複合粒子１は、厳密に半値全幅が９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い少なくとも１つの発光ピークを有する発光スペクトルを示す。
【０１１８】
一実施形態によれば、複合粒子１は、１／４値全幅が９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い少なくとも１つの発光ピークを有する発光スペクトルを示す。
【０１１９】
一実施形態によれば、複合粒子１は、厳密に１／４値全幅が９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い少なくとも１つの発光ピークを有する発光スペクトルを示す。
【０１２０】
一実施形態によれば、複合粒子１は、少なくとも５％、１０％、１５％、２０％、２５％、３０％、３５％、４０％、４５％、５０％、５５％、６０％、６５％、７０％、７５％、８０％、８５％、９０％又は１００％の光発光量子収率（ＰＬＱＹ）を有する。
【０１２１】
一実施形態によれば、複合粒子１は、光照明下で少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、８０％、７０％、６０％、５０％、４０％、３０％、２５％、２０％、１５％、１０％、５％、４％、３％、２％、１％、又は０％未満の光発光量子収率（ＰＬＱＹ）の減少を示す。
【０１２２】
一実施形態によれば、該光照明は、レーザ、ダイオード、蛍光灯若しくはキセノンアークランプなどの青色、緑色、赤色、又はＵＶの光源によって提供される。一実施形態によれば、照明の光子束又は平均ピークパルス力は、１ｍＷ．ｃｍ−２〜１００ｋＷ．ｃｍ−２、より好ましくは、１０ｍＷ．ｃｍ−２〜１００Ｗ．ｃｍ−２、さらにより好ましくは、１０ｍＷ．ｃｍ−２〜３０Ｗ．ｃｍ−２に含まれる。
【０１２３】
一実施形態によれば、照明の光子束又は平均ピークパルス力は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２である。
【０１２４】
一実施形態によれば、本明細書に記載の光照明は、連続照明を提供する。
【０１２５】
一実施形態によれば、本明細書に記載の光照明は、パルス光を提供する。この実施形態は、ナノ粒子３からの熱及び／又は電荷の排出を可能にするので、特に都合がよい。この実施形態はまた、パルス光を用いて、ナノ粒子３、ひいては、複合粒子１のより長い寿命を可能にするので、特に都合がよく、実際、連続光の下で、ナノ粒子３はパルス光下よりも速く分解する。
【０１２６】
一実施形態によれば、本明細書に記載の光照明は、パルス光を提供する。この実施形態において、連続光は、前記材料が照明から任意に取り除かれる間、定期的に材料を照射し、前記光はパルス光とみなされ得る。この実施形態は、ナノ粒子３からの熱及び／又は電荷の排出を可能にするので、特に都合がよい。
【０１２７】
一実施形態によれば、前記パルス光は、少なくとも１マイクロ秒、２マイクロ秒、３マイクロ秒、４マイクロ秒、５マイクロ秒、６マイクロ秒、７マイクロ秒、８マイクロ秒、９マイクロ秒、１０マイクロ秒のオフ時間（又は照明無し時間）を有することを特徴とします、１１マイクロ秒、１２マイクロ秒、１３マイクロ秒、１４マイクロ秒、１５マイクロ秒、１６マイクロ秒、１７マイクロ秒、１８マイクロ秒、１９マイクロ秒、２０マイクロ秒、２１マイクロ秒、２２マイクロ秒、２３マイクロ秒、２４マイクロ秒、２５マイクロ秒、２６マイクロ秒、２７マイクロ秒、２８マイクロ秒、２９マイクロ秒、３０マイクロ秒、３１マイクロ秒、３２マイクロ秒、３３マイクロ秒、３４マイクロ秒、３５マイクロ秒、３６マイクロ秒、３７マイクロ秒、３８マイクロ秒、３９マイクロ秒、４０マイクロ秒、４１マイクロ秒、４２マイクロ秒、４３マイクロ秒、 ４４マイクロ秒、４５マイクロ秒、４６マイクロ秒、４７マイクロ秒、４８マイクロ秒、４９マイクロ秒、５０マイクロ秒、１００マイクロ秒、１５０マイクロ秒、２００マイクロ秒、２５０マイクロ秒、３００マイクロ秒、３５０マイクロ秒、４００マイクロ秒、４５０マイクロ秒、５００マイクロ秒、５５０マイクロ秒、６００マイクロ秒、６５０マイクロ秒、７００マイクロ秒、７５０マイクロ秒、８００マイクロ秒、８５０マイクロ秒、９００マイクロ秒、９５０マイクロ秒、１ミリ秒、２ミリ秒、３ミリ秒、４ミリ秒、５ミリ秒、６ミリ秒、７ミリ秒 、８ミリ秒、９ミリ秒、１０ミリ秒、１１ミリ秒、１２ミリ秒、１３ミリ秒、１４ミリ秒、１５ミリ秒、１６ミリ秒、１７ミリ秒、１８ミリ秒、１９ミリ秒、２０ミリ秒、２１ミリ秒、２２ミリ秒、２３ミリ秒、２４ミリ秒、２５ミリ秒、２６ミリ秒、２７ミリ秒、２８ミリ秒、２９ミリ秒、３０ミリ秒、３１ミリ秒、３２ミリ秒、３３ミリ秒、３４ミリ秒、３５ミリ秒、３６ミリ秒、３７ミリ秒、３８ミリ秒、３９ミリ秒、４０ミリ秒、 ４１ミリ秒、４２ミリ秒、４３ミリ秒、４４ミリ秒、４５ミリ秒、４６ミリ秒、４７ミリ秒、４８ミリ秒、４９ミリ秒、又は５０ミリ秒、７５０マイクロ秒、８００マイクロ秒、８５０マイクロ秒、９００マイクロ秒、９５０マイクロ秒、１ミリ秒、２ミリ秒、３ミリ秒、４ミリ秒、５ミリ秒、６ミリ秒、７ミリ秒、８ミリ秒、９ミリ秒、１０ミリ秒、１１ミリ秒、１２ミリ秒 、１３ミリ秒、１４ミリ秒、１５ミリ秒、１６ミリ秒、１７ミリ秒、１８ミリ秒、１９ミリ秒、２０ミリ秒、２１ミリ秒、２２ミリ秒、２３ミリ秒、２４ミリ秒、２５ミリ秒、２６ミリ秒、２７ミリ秒、２８ミリ秒、２９ミリ秒、３０ミリ秒、３１ミリ秒、３２ミリ秒、３３ミリ秒、３４ミリ秒、３５ミリ秒、３６ミリ秒、３７ミリ秒、３８ミリ秒、３９ミリ秒、４０ミリ秒、４１ミリ秒、４２ミリ秒、４３ミリ秒、４４ミリ秒、４５ミリ秒、 ４６ミリ秒、４７ミリ秒、４８ミリ秒、４９ミリ秒、又は５０ミリ秒、７５０マイクロ秒、８００マイクロ秒、８５０マイクロ秒、９００マイクロ秒、９５０マイクロ秒、１ミリ秒、２ミリ秒、３ミリ秒、４ミリ秒、５ミリ秒、６ミリ秒、７ミリ秒、８ミリ秒、９ミリ秒、１０ミリ秒、１１ミリ秒、１２ミリ秒 、１３ミリ秒、１４ミリ秒、１５ミリ秒、１６ミリ秒、１７ミリ秒、１８ミリ秒、１９ミリ秒、２０ミリ秒、２１ミリ秒、２２ミリ秒、２３ミリ秒、２４ミリ秒、２５ミリ秒、２６ミリ秒、２７ミリ秒、２８ミリ秒、２９ミリ秒、３０ミリ秒、３１ミリ秒、３２ミリ秒、３３ミリ秒、３４ミリ秒、３５ミリ秒、３６ミリ秒、３７ミリ秒、３８ミリ秒、３９ミリ秒、４０ミリ秒、４１ミリ秒、４２ミリ秒、４３ミリ秒、４４ミリ秒、４５ミリ秒、 ４６ミリ秒、４７ミリ秒、４８ミリ秒、４９ミリ秒、又は５０ミリ秒、８ミリ秒、９ミリ秒、１０ミリ秒、１１ミリ秒、１２ミリ秒、１３ミリ秒、１４ミリ秒、１５ミリ秒、１６ミリ秒、１７ミリ秒、１８ミリ秒、１９ミリ秒、２０ミリ秒、２１ミリ秒、２２ミリ秒、２３ミリ秒、２４ミリ秒 、２５ミリ秒、２６ミリ秒、２７ミリ秒、２８ミリ秒、２９ミリ秒、３０ミリ秒、３１ミリ秒、３２ミリ秒、３３ミリ秒、３４ミリ秒、３５ミリ秒、３６ミリ秒、３７ミリ秒、３８ミリ秒、３９ミリ秒、４０ミリ秒、４１ミリ秒、４２ミリ秒、４３ミリ秒、４４ミリ秒、４５ミリ秒、４６ミリ秒、４７ミリ秒、４８ミリ秒、４９ミリ秒、又は５０ミリ秒、８ミリ秒、９ミリ秒、１０ミリ秒、１１ミリ秒、１２ミリ秒、１３ミリ秒、１４ミリ秒、１５ミリ秒、１６ミリ秒、１７ミリ秒、１８ミリ秒、１９ミリ秒、２０ミリ秒、２１ミリ秒、２２ミリ秒、２３ミリ秒、２４ミリ秒 、２５ミリ秒、２６ミリ秒、２７ミリ秒、２８ミリ秒、２９ミリ秒、３０ミリ秒、３１ミリ秒、３２ミリ秒、３３ミリ秒、３４ミリ秒、３５ミリ秒、３６ミリ秒、３７ミリ秒、３８ミリ秒、３９ミリ秒、４０ミリ秒、４１ミリ秒、４２ミリ秒、４３ミリ秒、４４ミリ秒、４５ミリ秒、４６ミリ秒、４７ミリ秒、４８ミリ秒、４９ミリ秒、又は５０ミリ秒、３１ミリ秒、３２ミリ秒、３３ミリ秒、３４ミリ秒、３５ミリ秒、３６ミリ秒、３７ミリ秒、３８ミリ秒、３９ミリ秒、４０ミリ秒、４１ミリ秒、４２ミリ秒、４３ミリ秒、４４ミリ秒、４５ミリ秒、４６ミリ秒、４７ミリ秒 、４８ミリ秒、４９ミリ秒、又は５０ミリ秒、３１ミリ秒、３２ミリ秒、３３ミリ秒、３４ミリ秒、３５ミリ秒、３６ミリ秒、３７ミリ秒、３８ミリ秒、３９ミリ秒、４０ミリ秒、４１ミリ秒、４２ミリ秒、４３ミリ秒、４４ミリ秒、４５ミリ秒、４６ミリ秒、４７ミリ秒 、４８ミリ秒、４９ミリ秒、又は５０ミリ秒のタイムオフ（又は照射のない時間）を有する。
【０１２８】
一実施形態によれば、前記パルス光は、少なくとも０．１ナノ秒、０．２ナノ秒、０．３ナノ秒、０．４ナノ秒、０．５ナノ秒、０．６ナノ秒、０．７ナノ秒、０．８ナノ秒、０．９ナノ秒、１ナノ秒、２ナノ秒、３ナノ秒、４ナノ秒、５ナノ秒、６ナノ秒、７ナノ秒、８ナノ秒、９ナノ秒、１０ナノ秒、１１ナノ秒、１２ナノ秒、１３ナノ秒、１４ナノ秒、１５ナノ秒、１６ナノ秒、１７ナノ秒、１８ナノ秒、１９ナノ秒、２０ナノ秒、２１ナノ秒、２２ナノ秒、２３ナノ秒、２４ナノ秒、２５ナノ秒、２６ナノ秒、２７ナノ秒、２８ナノ秒、２９ナノ秒、３０ナノ秒、３１ナノ秒、３２ナノ秒、３３ナノ秒、３４ナノ秒、３５ナノ秒、３６ナノ秒、３７ナノ秒、３８ナノ秒、３９ナノ秒、４０ナノ秒、４１ナノ秒、４２ナノ秒、４３ナノ秒、４４ナノ秒、４５ナノ秒、４６ナノ秒、４７ナノ秒、４８ナノ秒、４９ナノ秒、５０ナノ秒、１００ナノ秒、１５０ナノ秒、２００ナノ秒、２５０ナノ秒、３００ナノ秒、３５０ナノ秒、４００ナノ秒、４５０ナノ秒、５００ナノ秒、５５０ナノ秒、６００ナノ秒、６５０ナノ秒、７００ナノ秒、７５０ナノ秒、８００ナノ秒、８５０ナノ秒、９００ナノ秒、９５０ナノ秒、１マイクロ秒、２マイクロ秒、３マイクロ秒、４マイクロ秒、５マイクロ秒、６マイクロ秒、７マイクロ秒、８マイクロ秒、９マイクロ秒、１０マイクロ秒、１１マイクロ秒、１２マイクロ秒、１３マイクロ秒、１４マイクロ秒、１５マイクロ秒、１６マイクロ秒、１７マイクロ秒、１８マイクロ秒、１９マイクロ秒、２０マイクロ秒、２１マイクロ秒、２２マイクロ秒、２３マイクロ秒、２４マイクロ秒、２５マイクロ秒、２６マイクロ秒、２７マイクロ秒、２８マイクロ秒、２９マイクロ秒、３０マイクロ秒、３１マイクロ秒、３２マイクロ秒、３３マイクロ秒、３４マイクロ秒、３５マイクロ秒、３６マイクロ秒、３７マイクロ秒、３８マイクロ秒、３９マイクロ秒、４０マイクロ秒、４１マイクロ秒、４２マイクロ秒、４３マイクロ秒、 ４４マイクロ秒、４５マイクロ秒、４６マイクロ秒、４７マイクロ秒、４８マイクロ秒、４９マイクロ秒、又は５０マイクロ秒のタイムオン（又は照射のある時間）を有する。
【０１２９】
一実施形態によれば、前記パルス光は、少なくとも１０Ｈｚ、１１Ｈｚ、１２Ｈｚ、１３Ｈｚ、１４Ｈｚ、１５Ｈｚ、１６Ｈｚ、１７Ｈｚ、１８Ｈｚ、１９Ｈｚ、２０Ｈｚ、２１Ｈｚ、２２Ｈｚ、２３Ｈｚ、２４Ｈｚ、２５Ｈｚ、２６Ｈｚ、２７Ｈｚ、２８Ｈｚ、２９Ｈｚ、３０Ｈｚ、３１Ｈｚ、３２Ｈｚ、３３Ｈｚ、３４Ｈｚ、３５Ｈｚ、３６Ｈｚ、３７Ｈｚ、３８Ｈｚ、３９Ｈｚ、４０Ｈｚ、４１Ｈｚ、４２Ｈｚ、４３Ｈｚ、４４Ｈｚ、４５Ｈｚ、４６Ｈｚ、４７Ｈｚ、４８Ｈｚ、４９Ｈｚ、５０Ｈｚ、１００Ｈｚ、１５０Ｈｚ、２００Ｈｚ、２５０Ｈｚ、３００Ｈｚ、３５０Ｈｚ、４００Ｈｚ、４５０Ｈｚ、５００Ｈｚ、５５０Ｈｚ、６００Ｈｚ、６５０Ｈｚ、７００Ｈｚ、７５０Ｈｚ、８００Ｈｚ、８５０Ｈｚ、９００Ｈｚ、９５０Ｈｚ、１ｋＨｚ、２ｋＨｚ、３ｋＨｚ、４ｋＨｚ、５ｋＨｚ、６ｋＨｚ、７ｋＨｚ、８ｋＨｚ、９ｋＨｚ、１０ｋＨｚ、１１ｋＨｚ、１２ｋＨｚ、１３ｋＨｚ、１４ｋＨｚ、１５ｋＨｚ、１６ＫＨｚ、１７ｋＨｚ、１８ｋＨｚ、１９ｋＨｚ、２０ｋＨｚ、２１ｋＨｚ、２２ｋＨｚ、２３ｋＨｚ、２４ｋＨｚ、２５ｋＨｚ、２６ｋＨｚ、２７ｋＨｚ、２８ｋＨｚ、２９ｋＨｚ、３０ｋＨｚ、３１ｋＨｚ、３２ｋＨｚ、３３ｋＨｚ、３４ｋＨｚ、３５ｋＨｚ、３６ｋＨｚ、３７ｋＨｚ、３８ｋＨｚ、３９ｋＨｚ、４０ｋＨｚ、４１ｋＨｚ、４２ｋＨｚ、４３ｋＨｚ、４４ｋＨｚ、４５ｋＨｚ、４６ ｋＨｚ、４７ｋＨｚ、４８ｋＨｚ、４９ｋＨｚ、５０ｋＨｚ、１００ｋＨｚ、１５０ｋＨｚ、２００ｋＨｚ、２５０ｋＨｚ、３００ｋＨｚ、３５０ｋＨｚ、４００ｋＨｚ、４５０ｋＨｚ、５００ｋＨｚ、５５０ｋＨｚ、６００ｋＨｚ、６５０ｋＨｚ、７００ｋＨｚ、７５０ｋＨｚ、８００ｋＨｚ、８５０ｋＨｚ、９００ｋＨｚ、９５０ｋＨｚ、１ＭＨｚ、２ＭＨｚ、３ＭＨｚ、４ＭＨｚ、５ＭＨｚ、６ＭＨｚ、７ＭＨｚ、８ＭＨｚ、９ＭＨｚ、１０ＭＨｚ、１１ ＭＨｚ、１２ＭＨｚ、１３ＭＨｚ、１４ＭＨｚ、１５ＭＨｚ、１６ＭＨｚ、１７ＭＨｚ、１８ＭＨｚ、１９ＭＨｚ、２０ＭＨｚ、２１ＭＨｚ、２２ＭＨｚ、２３ＭＨｚ、２４ＭＨｚ、２５ＭＨｚ、２６ＭＨｚ、２７ＭＨｚ、２８ＭＨｚ、２９ＭＨｚ、３０ＭＨｚ、３１ＭＨｚ、３２ＭＨｚ、３３ＭＨｚ、３４ＭＨｚ、３５ＭＨｚ、３６ＭＨｚ、３７ＭＨｚ、３８ＭＨｚ、３９ＭＨｚ、４０ＭＨｚ、４１ＭＨｚ、４２ＭＨｚ、４３ＭＨｚ、４４ＭＨｚ、４５ＭＨｚ、４６ＭＨｚ、４７ＭＨｚ、４８ＭＨｚ、４９ＭＨｚ、５０ＭＨｚ、又は１００ＭＨｚの周波数を有する。
【０１３０】
一実施形態によれば、複合粒子１、ナノ粒子３及び／又は発光材料７を照射する光のスポット面積は、少なくとも１０μｍ２、２０μｍ２、３０μｍ２、４０μｍ２、５０μｍ２、６０μｍ２、７０μｍ２、８０μｍ２、９０μｍ２、１００μｍ２、２００μｍ２、３００μｍ２、４００μｍ２、５００μｍ２、６００μｍ２、７００μｍ２、８００μｍ２、９００μｍ２、１０３μｍ２、１０４μｍ２、１０５μｍ２、１ｍｍ２、１０ｍｍ２、２０ｍｍ２、３０ｍｍ２、４０ｍｍ２、５０ｍｍ２、６０ｍｍ２、７０ｍｍ２、８０ｍｍ２、９０ｍｍ２、１００ｍｍ２、２００ｍｍ２、３００ｍｍ２、４００ｍｍ２、５００ｍｍ２、６００ｍｍ２、７００ｍｍ２、８００ｍｍ２、９００ｍｍ２、１０３ｍｍ２、１０４ｍｍ２、１０５ｍｍ２、１ｍ２、１０ｍ２、２０ｍ２、３０ｍ２、４０ｍ２、５０ｍ２、６０ｍ２、７０ｍ２、８０ｍ２、９０ｍ２、又は１００ｍ２である。
【０１３１】
一実施形態によれば、複合粒子１、ナノ粒子３及び／又は発光材料７の発光飽和は、少なくとも１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ＫＷ．ｃｍ−２、５０ＫＷ．ｃｍ−２、１００ＫＷ．ｃｍ−２、２００ＫＷ．ｃｍ−２、３００ＫＷ．ｃｍ−２、４００ＫＷ．ｃｍ−２、５００ＫＷ．ｃｍ−２、６００ＫＷ．ｃｍ−２、７００ＫＷ．ｃｍ−２、８００ＫＷ．ｃｍ−２、９００ＫＷ．ｃｍ−２、又は１ｍＷ．ｃｍ−２のピークパルス力でのパルス光下で到達する。
【０１３２】
一実施形態によれば、複合粒子１、ナノ粒子３及び／又は発光材料７の発光飽和は、連続照明下で、少なくとも１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ＫＷ．ｃｍ−２、５０ＫＷ．ｃｍ−２、１００ＫＷ．ｃｍ−２、２００ＫＷ．ｃｍ−２、３００ＫＷ．ｃｍ−２、４００ＫＷ．ｃｍ−２、５００ＫＷ．ｃｍ−２、６００ＫＷ．ｃｍ−２、７００ＫＷ．ｃｍ−２、８００ＫＷ．ｃｍ−２、９００ＫＷ．ｃｍ−２、又は１ｍＷ．ｃｍ−２のピークパルス力で到達する。所定の光子束での照明下での粒子の発光飽和は、前記粒子がより多くの光子を発光することができない場合に生じる。言い換えると、光子束が高くないほど、前記粒子が放つ光子の数は多くなる。
【０１３３】
一実施形態によれば、照射される複合粒子１、ナノ粒子３及び／又は発光材料７のＦＣＥ（周波数変換効率）は、少なくとも１％、２％、３％、４％、５％、６％、７％、８％、９％、１０％、１５％、１６％、１７％、１８％、１８％、１９％、２０％、２１％、２２％、２３％、２４％、２５％、３０％、３５％、４０％、４５％、５０％、５５％、６０％、６５％、７０％、７５％、８０％、８５％、９０％、９５％、又は１００％のものである。この実施形態において、該ＦＣＥは、４８０ｎｍで測定された。
【０１３４】
一実施形態において、複合粒子１は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２の光子束又は平均ピークパルス力での光照明下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、８０％、７０％、６０％、５０％、４０％、３０％、２５％、２０％、１５％、１０％、５％、４％、３％、２％、１％、又は０％未満のその光発光量子収率（ＰＱＬＹ）の減少を示す。
【０１３５】
一実施形態において、複合粒子１は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２の光子束又は平均ピークパルス力での光照明下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、８０％、７０％、６０％、５０％、４０％、３０％、２５％、２０％、１５％、１０％、５％、４％、３％、２％、１％、又は０％未満のＦＣＥの減少を示す。
【０１３６】
一実施形態によれば、複合粒子１は、少なくとも０．１ナノ秒、０．２ナノ秒、０．３ナノ秒、０．４ナノ秒、０．５ナノ秒、０．６ナノ秒、０．７ナノ秒、０．８ナノ秒、０．９ナノ秒、１ナノ秒、２ナノ秒、３ナノ秒、４ナノ秒、５ナノ秒、６ナノ秒、７ナノ秒、８ナノ秒、９ナノ秒、１０ナノ秒、１１ナノ秒、１２ナノ秒、１３ナノ秒、１４ナノ秒、１５ナノ秒、１６ナノ秒、１７ナノ秒、１８ナノ秒、１９ナノ秒、２０ナノ秒、２１ナノ秒、２２ナノ秒、２３ナノ秒、２４ナノ秒、２５ナノ秒、２６ナノ秒、２７ナノ秒、２８ナノ秒、２９ナノ秒、３０ナノ秒、３１ナノ秒、３２ナノ秒、３３ナノ秒、３４ナノ秒、３５ナノ秒、３６ナノ秒、３７ナノ秒、３８ナノ秒、３９ナノ秒、４０ナノ秒、４１ナノ秒、４２ナノ秒、４３ナノ秒、４４ナノ秒、４５ナノ秒、４６ナノ秒、４７ナノ秒、４８ナノ秒、４９ナノ秒、５０ナノ秒、１００ナノ秒、１５０ナノ秒、２００ナノ秒、２５０ナノ秒、３００ナノ秒、３５０ナノ秒、４００ナノ秒、４５０ナノ秒、５００ナノ秒、５５０ナノ秒、６００ナノ秒、６５０ナノ秒、７００ナノ秒、７５０ナノ秒、８００ナノ秒、８５０ナノ秒、９００ナノ秒、９５０ナノ秒、又は１マイクロ秒の平均蛍光寿命を有する。
【０１３７】
一実施形態において、複合粒子１は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２の平均ピークパルス力でのパルス光下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、８０％、７０％、６０％、５０％、４０％、３０％、２５％、２０％、１５％、１０％、５％、４％、３％、２％、１％、又は０％未満のその光発光量子収率（ＰＱＬＹ）の減少を示す。この実施形態において、複合粒子１は、好ましくは、量子ドット、半導体ナノ粒子、半導体ナノ結晶、又は半導体ナノプレートレットを含む。
【０１３８】
一実施形態において、複合粒子１は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２の平均ピークパルス力若しくは光子束でのパルス光又は連続光下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、２５％、２０％、１５％、１０％、５％、４％、３％、２％、１％、又は０％未満の光発光量子収率（ＰＱＬＹ）の減少を示す。
【０１３９】
一実施形態において、複合粒子１は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２の平均ピークパルス力でのパルス光下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、８０％、７０％、６０％、５０％、４０％、３０％、２５％、２０％、１５％、１０％、５％、４％、３％、２％、１％、又は０％未満のＦＣＥの減少を示す。この実施形態において、複合粒子１は、好ましくは、量子ドット、半導体ナノ粒子、半導体ナノ結晶、又は半導体ナノプレートレットを含む。
【０１４０】
一実施形態において、複合粒子１は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２の平均ピークパルス力若しくは光子束でのパルス光又は連続光下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、２５％、２０％、１５％、１０％、５％、４％、３％、２％、１％、又は０％未満のＦＣＥの減少を示す。
【０１４１】
一実施形態によれば、複合粒子１は、界面活性剤を含まない。この実施形態において、複合粒子１の表面は、前記表面が任意の界面活性剤分子によってブロックされないように官能化することは容易である。
【０１４２】
一実施形態によれば、複合粒子１は、界面活性剤を含まない。
【０１４３】
一実施形態によれば、複合粒子１は、非晶質である。
【０１４４】
一実施形態によれば、複合粒子１は、結晶である。
【０１４５】
一実施形態によれば、複合粒子１は、完全に結晶である。
【０１４６】
一実施形態によれば、複合粒子１は、部分的に結晶である。
【０１４７】
一実施形態によれば、複合粒子１は、単結晶である。
【０１４８】
一実施形態によれば、複合粒子１は、多結晶である。この実施形態において、複合粒子１は、少なくとも１種の結晶粒界を含む。
【０１４９】
一実施形態によれば、複合粒子１は、コロイド粒子である。
【０１５０】
一実施形態によれば、複合粒子１は、球状多孔質ビーズを含まず、好ましくは、複合粒子１は、中央球状多孔質ビーズを含まない。
【０１５１】
一実施形態によれば、複合粒子１は、球状多孔質ビーズを含まず、ナノ粒子３は、前記球状多孔質ビーズの表面に結合している。
【０１５２】
一実施形態によれば、複合粒子１は、反対の電荷を有するビーズ及びナノ粒子３を含まない。
【０１５３】
一実施形態によれば、複合粒子１は、多孔質である。
【０１５４】
一実施形態によれば、複合粒子１は、ブルナウアー・エメット・テラー（ＢＥＴ）理論において窒素の吸脱によって決定される、複合粒子１が吸着する量が６５０ｍｍＨｇ、好ましくは７００ｍｍＨｇの窒素圧で２０ｃｍ３／ｇ、１５ｃｍ３／ｇ、１０ｃｍ３／ｇ、５ｃｍ３／ｇを超える場合に、複合粒子１は、多孔質であると考えられる。
【０１５５】
一実施形態によれば、複合粒子１の多孔性構成は、六方晶系、蠕虫状又は立方晶系であり得る。
【０１５６】
一実施形態によれば、構成される複合粒子１の多孔性は、少なくとも１ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１１ｎｍ、１２ｎｍ、１３ｎｍ、１４ｎｍ、１５ｎｍ、１６ｎｍ、１７ｎｍ、１８ｎｍ、１９ｎｍ、２０ｎｍ、２１ｎｍ、２２ｎｍ、２３ｎｍ、２４ｎｍ、２５ｎｍ、２６ｎｍ、２７ｎｍ、２８ｎｍ、２９ｎｍ、３０ｎｍ、３１ｎｍ、３２ｎｍ、３３ｎｍ、３４ｎｍ、３５ｎｍ、３６ｎｍ、３７ｎｍ、３８ｎｍ、３９ｎｍ、４０ｎｍ、４１ｎｍ、４２ｎｍ、４３ｎｍ、４４ｎｍ、４５ｎｍ、４６ｎｍ、４７ｎｍ、４８ｎｍ、４９ｎｍ、又は５０ｎｍの細孔サイズを有する。
【０１５７】
一実施形態によれば、複合粒子１は、多孔質ではない。
【０１５８】
一実施形態によれば、複合粒子１は、ブルナウアー・エメット・テラー（ＢＥＴ）理論において窒素の吸脱によって決定される、前記複合粒子１が吸着する量が６５０ｍｍＨｇ、好ましくは７００ｍｍＨｇの窒素圧で２０ｃｍ３／ｇ、１５ｃｍ３／ｇ、１０ｃｍ３／ｇ、５ｃｍ３／ｇ未満である場合に、複合粒子１は、非多孔質であると考えられる。
【０１５９】
一実施形態によれば、複合粒子１は、細孔又は空洞を含まない。
【０１６０】
一実施形態によれば、複合粒子１は、透過性である。
【０１６１】
一実施形態によれば、透過性複合粒子１は、１０−１１ｃｍ２、１０−１０ｃｍ２、１０−９ｃｍ２、１０−８ｃｍ２、１０−７ｃｍ２、１０−６ｃｍ２、１０−５ｃｍ２、１０−４ｃｍ２、又は１０−３ｃｍ２以上の流体に固有の透過性を有する。
【０１６２】
一実施形態によれば、複合粒子１は、外部分子種、気体又は液体に対して不透過性である。この実施形態において、外部分子種、気体又は液体は、前記複合粒子１の外部の分子種、気体又は液体を指す。
【０１６３】
一実施形態によれば、不透過性複合粒子１は、１０−１１ｃｍ２、１０−１２ｃｍ２、１０−１３ｃｍ２、１０−１４ｃｍ２、１０−１５ｃｍ２以下の流体に固有の透過性を有する。
【０１６４】
一実施形態によれば、複合粒子１は、室温で、１日あたり１０−７〜１０ｃｍ３／ｍ２、好ましくは、１日あたり１０−７〜１ｃｍ３／ｍ２、より好ましくは、１日あたり１０−７〜１０−１ｃｍ３／ｍ２、さらにより好ましくは、１日あたり１０−７〜１０−４ｃｍ３／ｍ２の範囲の酸素透過率を有する。
【０１６５】
一実施形態によれば、複合粒子１は、室温で、１日あたり１０−７〜１０ｇ／ｍ２、好ましくは、１日あたり１０−７〜１ｇ／ｍ２、より好ましくは、１日あたり１０−７〜１０−１ｇ／ｍ２、さらにより好ましくは、１日あたり１０−７〜１０−４ｇ／ｍ２の範囲の水蒸気透過率を有する。１日あたり１０−６ｇ／ｍ２の水蒸気透過率が、ＬＥＤでの使用に、特に適切である。
【０１６６】
一実施形態によれば、複合粒子１は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、１００％、９０％、８０％、７０％、６０％、５０％、４０％、３０％、２５％、２０％、１０％、５％、４％、３％、２％、１％、又は０％未満のその特異的性質の劣化を示す。
【０１６７】
一実施形態によれば、複合粒子１は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年の貯蔵寿命を示す。
【０１６８】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、１００％、９０％、８０％、７０％、６０％、５０％、４０％、３０％、２５％、２０％、１０％、５％、４％、３％、２％、１％、又は０％未満のその特異的性質の劣化を示す。
【０１６９】
一実施形態によれば、複合粒子１は、０％、１０％、２０％、３０％、４０％、５０％、５５％、６０％、６５％、７０％、７５％、８０％、８５％、９０％、９５％、又は９９％の湿度の下で、１００％、９０％、８０％、７０％、６０％、５０％、４０％、３０％、２５％、２０％、１０％、５％、４％、３％、２％、１％、又は０％未満のその特異的性質の劣化を示す。
【０１７０】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、１００％、９０％、８０％、７０％、６０％、５０％、４０％、３０％、２５％、２０％、１０％、５％、４％、３％、２％、１％、又は０％未満のその特異的性質の劣化を示す。
【０１７１】
一実施形態によれば、複合粒子１は、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、１００％、９０％、８０％、７０％、６０％、５０％、４０％、３０％、２５％、２０％、１０％、５％、４％、３％、２％、１％、又は０％未満のその特異的性質の劣化を示す。
【０１７２】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、１００％、９０％、８０％、７０％、６０％、５０％、４０％、３０％、２５％、２０％、１０％、５％、４％、３％、２％、１％、又は０％未満のその特異的性質の劣化を示す。
【０１７３】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、１００％、９０％、８０％、７０％、６０％、５０％、４０％、３０％、２５％、２０％、１０％、５％、４％、３％、２％、１％、又は０％未満のその特異的性質の劣化を示す。
【０１７４】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、１００％、９０％、８０％、７０％、６０％、５０％、４０％、３０％、２５％、２０％、１０％、５％、４％、３％、２％、１％、又は０％未満のその特異的性質の劣化を示す。
【０１７５】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、１００％、９０％、８０％、７０％、６０％、５０％、４０％、３０％、２５％、２０％、１０％、５％、４％、３％、２％、１％、又は０％未満のその特異的性質の劣化を示す。
【０１７６】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、１００％、９０％、８０％、７０％、６０％、５０％、４０％、３０％、２５％、２０％、１０％、５％、４％、３％、２％、１％、又は０％未満のその特異的性質の劣化を示す。
【０１７７】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、１００％、９０％、８０％、７０％、６０％、５０％、４０％、３０％、２５％、２０％、１０％、５％、４％、３％、２％、１％、又は０％未満のその特異的性質の劣化を示す。
【０１７８】
一実施形態によれば、複合粒子１の特異的性質は、以下：蛍光、燐光、化学発光、増加する局所電磁場の容量、吸光度、磁化、保磁力、触媒収率、触媒特性、光起電力率、電気分極、熱伝導性、電気伝導性、酸素分子に対する透過性、水分子に対する透過性、又は任意の他の性質のうちの１以上を含む。
【０１７９】
一実施形態によれば、複合粒子１は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光の劣化を示す。
【０１８０】
光発光は、蛍光及び／又は燐光を指す。
【０１８１】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、９０％、８０％、７０％、６０％、５０％、４０％、３０％、２５％、２０％、１０％、５％、４％、３％、２％、１％、又は０％未満のその光発光の劣化を示す。
【０１８２】
一実施形態によれば、複合粒子１は、０％、１０％、２０％、３０％、４０％、５０％、５５％、６０％、６５％、７０％、７５％、８０％、８５％、９０％、９５％、又は９９％の湿度の下で、９０％、８０％、７０％、６０％、５０％、４０％、３０％、２５％、２０％、１０％、５％、４％、３％、２％、１％、又は０％未満のその光発光の劣化を示す。
【０１８３】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、９０％、８０％、７０％、６０％、５０％、４０％、３０％、２５％、２０％、１０％、５％、４％、３％、２％、１％、又は０％未満のその光発光の劣化を示す。
【０１８４】
一実施形態によれば、複合粒子１は、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光の劣化を示す。
【０１８５】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光の劣化を示す。
【０１８６】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光の劣化を示す。
【０１８７】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光の劣化を示す。
【０１８８】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、かつ０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光の劣化を示す。
【０１８９】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光の劣化を示す。
【０１９０】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光の劣化を示す。
【０１９１】
一実施形態によれば、複合粒子１は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０１９２】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０１９３】
一実施形態によれば、複合粒子１は、０％、１０％、２０％、３０％、４０％、５０％、５５％、６０％、６５％、７０％、７５％、８０％、８５％、９０％、９５％、又は９９％の湿度の下で、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０１９４】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０１９５】
一実施形態によれば、複合粒子１は、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０１９６】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０１９７】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０１９８】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０１９９】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０２００】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０２０１】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０２０２】
一実施形態によれば、複合粒子１は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のそのＦＣＥの劣化を示す。
【０２０３】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、９０％、８０％、７０％、６０％、５０％、４０％、３０％、２５％、２０％、１０％、５％、４％、３％、２％、１％、又は０％未満のそのＦＣＥの劣化を示す。
【０２０４】
一実施形態によれば、複合粒子１は、０％、１０％、２０％、３０％、４０％、５０％、５５％、６０％、６５％、７０％、７５％、８０％、８５％、９０％、９５％、又は９９％の湿度の下で、９０％、８０％、７０％、６０％、５０％、４０％、３０％、２５％、２０％、１０％、５％、４％、３％、２％、１％、又は０％未満のそのＦＣＥの劣化を示す。
【０２０５】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、９０％、８０％、７０％、６０％、５０％、４０％、３０％、２５％、２０％、１０％、５％、４％、３％、２％、１％、又は０％未満のそのＦＣＥの劣化を示す。
【０２０６】
一実施形態によれば、複合粒子１は、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のそのＦＣＥの劣化を示す。
【０２０７】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のそのＦＣＥの劣化を示す。
【０２０８】
一実施形態によれば、複合粒子１は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のそのＦＣＥの劣化を示す。
【０２０９】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のそのＦＣＥの劣化を示す。
【０２１０】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のそのＦＣＥの劣化を示す。
【０２１１】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のそのＦＣＥの劣化を示す。
【０２１２】
一実施形態によれば、複合粒子１は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のそのＦＣＥの劣化を示す。
【０２１３】
一実施形態によれば、複合粒子１は、光学的に透明であり、すなわち、複合粒子１は、２００ｎｍ〜５０μｍ、２００ｎｍ〜１０μｍ、２００ｎｍ〜２５００ｎｍ、２００ｎｍ〜２０００ｎｍ、２００ｎｍ〜１５００ｎｍ、２００ｎｍ〜１０００ｎｍ、２００ｎｍ〜８００ｎｍ、４００ｎｍ〜７００ｎｍ、４００ｎｍ〜６００ｎｍ、又は４００ｎｍ〜４７０ｎｍの波長で透明である。
【０２１４】
一実施形態によれば、各ナノ粒子３は、無機材料２によって完全に囲まれるか、又は無機材料２に封入される。
【０２１５】
一実施形態によれば、各ナノ粒子３は、無機材料２によって部分的に囲まれるか、又は無機材料２に封入される。
【０２１６】
一実施形態によれば、複合粒子１は、その表面上に少なくとも９５％、９０％、８５％、８０％、７５％、７０％、６５％、６０％、５５％、５０％、４５％、４０％、３５％、３０％、２５％、２０％、１５％、１０％、５％、１％又は０％のナノ粒子３を含む。
【０２１７】
一実施形態によれば、複合粒子１は、その表面上にナノ粒子３を含まない。この実施形態において、前記ナノ粒子３は、無機材料２によって完全に囲まれている。
【０２１８】
一実施形態によれば、ナノ粒子３の少なくとも１００％、９５％、９０％、８５％、８０％、７５％、７０％、６５％、６０％、５５％、５０％、４５％、４０％、３５％、３０％、２５％、２０％、１５％、１０％、５％、又１％が、無機材料２に含まれる。この実施形態において、前記ナノ粒子３の各々は、無機材料２によって完全に囲まれている。
【０２１９】
一実施形態によれば、複合粒子１は、前記複合粒子１の表面に位置する少なくとも１種のナノ粒子３を含む。この実施形態は、前記ナノ粒子３が無機材料２に分散している場合よりも、少なくとも１種のナノ粒子３が、入射光によってより良好に励起されるので、都合がよい。
【０２２０】
一実施形態によれば、複合粒子１は、無機材料２に分散している、すなわち、前記無機材料２によって完全に囲まれているナノ粒子３を含み、かつ、少なくとも１種のナノ粒子３は、前記発光粒子１の表面上に位置している。
【０２２１】
一実施形態によれば、複合粒子１は、無機材料２に分散しているナノ粒子３を含み、前記ナノ粒子３は、５００〜５６０ｎｍの範囲の波長で発光し、少なくとも１種のナノ粒子３は、前記複合粒子１の表面上に位置しており、前記少なくとも１種のナノ粒子３は、６００〜２５００ｎｍの範囲の波長で発光する。
【０２２２】
一実施形態によれば、複合粒子１は、無機材料２に分散しているナノ粒子３を含み、前記ナノ粒子３は、６００〜２５００ｎｍの範囲の波長で発光し、少なくとも１種のナノ粒子３は、前記複合粒子１の表面上に位置しており、前記少なくとも１種のナノ粒子３は、５００〜５６０ｎｍの範囲の波長で発光する。
【０２２３】
一実施形態によれば、前記複合粒子１の表面に位置する少なくとも１種のナノ粒子３は、前記表面上で化学的に又は物理的に吸収され得る。
【０２２４】
一実施形態によれば、前記複合粒子１の表面に位置する少なくとも１種のナノ粒子３は、前記表面上で吸収され得る。
【０２２５】
一実施形態によれば、前記複合粒子１の表面に位置する少なくとも１種のナノ粒子３は、前記表面上でセメントと共に吸収され得る。
【０２２６】
一実施形態によれば、セメントの例には、ポリマー、シリコーン、酸化物、又はそれらの混合物が含まれるが、これらに限定されない。
【０２２７】
一実施形態によれば、前記複合粒子１の表面に位置する少なくとも１種のナノ粒子３は、前記無機材料２に捕捉されたその体積の少なくとも１％、２％、３％、４％、５％、６％、７％、８％、９％、１０％、１５％、２０％、２５％、３０％、３５％、４０％、４５％、５０％、５５％、６０％、６５％、７０％、７５％、８０％、８５％、９０％、９５％、又は１００％を有し得る。
【０２２８】
一実施形態によれば、複数のナノ粒子３は、複合粒子１の表面上で均一に離間している。
【０２２９】
一実施形態によれば、複数のナノ粒子３の各ナノ粒子３は、その隣接ナノ粒子３から平均最小距離だけ間隔をあけており、前記平均最小距離は上記のとおりである。
【０２３０】
一実施形態によれば、複合粒子１は、ホモ構造である。
【０２３１】
一実施形態によれば、複合粒子１は、コア／シェル構造ではなく、該コアはナノ粒子３を含まず、該シェルはナノ粒子３を含む。
【０２３２】
一実施形態によれば、複合粒子１は、コア１１及び少なくとも１つのシェル１２を含むヘテロ構造である。
【０２３３】
一実施形態によれば、コア／シェル複合粒子１のシェル１２は、無機材料２１を含むか、又はそれからなる。この実施形態において、前記無機材料２１は、コア／シェル複合粒子１のコア１１に含まれる無機材料２と同じ又は異なる。
【０２３４】
一実施形態によれば、コア／シェル複合粒子１のコア１１は、本明細書に記載のナノ粒子３を含み、コア／シェル複合粒子１のシェル１２はナノ粒子３を含まない。
【０２３５】
一実施形態によれば、コア／シェル複合粒子１のコア１１は、本明細書に記載のナノ粒子３を含み、コア／シェル複合粒子１のシェル１２はナノ粒子３を含む。
【０２３６】
一実施形態によれば、コア／シェル複合粒子１のコア１１に含まれるナノ粒子３は、コア／シェル複合粒子１のシェル１２に含まれるナノ粒子３と同一である。
【０２３７】
図１２に示される一実施形態によれば、コア／シェル複合粒子１のコア１１に含まれるナノ粒子３は、コア／シェル複合粒子１のシェル１２に含まれるナノ粒子３と異なる。この実施形態において、得られるコア／シェル複合粒子１は、異なる特性を示す。
【０２３８】
一実施形態によれば、コア／シェル複合粒子１のコア１１は少なくとも１種の発光ナノ粒子を含み、コア／シェル複合粒子１のシェル１２は、磁性ナノ粒子、プラズモンナノ粒子、誘電体ナノ粒子、圧電ナノ粒子、焦電ナノ粒子、強誘電体ナノ粒子、光散乱ナノ粒子、電気絶縁ナノ粒子、断熱ナノ粒子、又は触媒ナノ粒子の群から選択される少なくとも１種のナノ粒子３を含む。
【０２３９】
好ましい実施形態によれば、コア／シェル複合粒子１のコア１１及びコア／シェル複合粒子１のシェル１２は、少なくとも２種の異なる発光ナノ粒子を含み、前記発光ナノ粒子は、異なる発光波長を有する。これは、コア１１が少なくとも１種の発光ナノ粒子を含み、シェル１２は少なくとも１種の発光ナノ粒子を含み、前記発光ナノ粒子は、異なる発光波長を有することを意味する。
【０２４０】
好ましい実施形態によれば、コア／シェル複合粒子１のコア１１及びコア／シェル複合粒子１のシェル１２は、少なくとも２種の異なる発光ナノ粒子を含み、少なくとも１種の発光ナノ粒子は５００〜５６０ｎｍの範囲の波長で発光し、少なくとも１種の発光ナノ粒子は、６００〜２５００ｎｍの範囲の波長で発光する。この実施形態において、コア／シェル複合粒子１のコア１１及びコア／シェル複合粒子１のシェル１２は、可視スペクトルの緑色領域で発光する少なくとも１種の発光ナノ粒子及び可視スペクトルの赤色領域で発光する少なくとも１種の発光ナノ粒子を含み、ひいては、青色ＬＥＤとペアの複合粒子１は、白色光エミッタである。
【０２４１】
好ましい実施形態によれば、コア／シェル複合粒子１のコア１１及びコア／シェル複合粒子１のシェル１２は、少なくとも２種の異なる発光ナノ粒子を含み、少なくとも１種の発光ナノ粒子は４００〜４９０ｎｍの範囲の波長で発光し、少なくとも１種の発光ナノ粒子は、６００〜２５００ｎｍの範囲の波長で発光する。この実施形態において、コア／シェル複合粒子１のコア１１及びコア／シェル複合粒子１のシェル１２は、可視スペクトルの青色領域で発光する少なくとも１種の発光ナノ粒子及び可視スペクトルの赤色領域で発光する少なくとも１種の発光ナノ粒子を含み、ひいては、複合粒子１は白色光エミッタである。
【０２４２】
好ましい実施形態によれば、コア／シェル複合粒子１のコア１１及びコア／シェル複合粒子１のシェル１２は、少なくとも２種の異なる発光ナノ粒子を含み、少なくとも１種の発光ナノ粒子は４００〜４９０ｎｍの範囲の波長で発光し、少なくとも１種の発光ナノ粒子は、５００〜５６０ｎｍの範囲の波長で発光する。この実施形態において、コア／シェル複合粒子１のコア１１及びコア／シェル複合粒子１のシェル１２は、可視スペクトルの青色領域で発光する少なくとも１種の発光ナノ粒子及び可視スペクトルの緑色領域で発光する少なくとも１種の発光ナノ粒子を含む。
【０２４３】
一実施形態によれば、コア／シェル複合粒子１のコア１１は少なくとも１種の磁性ナノ粒子を含み、コア／シェル複合粒子１のシェル１２は、発光ナノ粒子、プラズモンナノ粒子、誘電体ナノ粒子、圧電ナノ粒子、焦電ナノ粒子、強誘電体ナノ粒子、光散乱ナノ粒子、電気絶縁ナノ粒子、断熱ナノ粒子、又は触媒ナノ粒子の群から選択される少なくとも１種のナノ粒子３を含む。
【０２４４】
一実施形態によれば、コア／シェル複合粒子１のコア１１は少なくとも１種のプラズモンナノ粒子を含み、コア／シェル複合粒子１のシェル１２は、発光ナノ粒子、磁性ナノ粒子、誘電体ナノ粒子、圧電ナノ粒子、焦電ナノ粒子、強誘電体ナノ粒子、光散乱ナノ粒子、電気絶縁ナノ粒子、断熱ナノ粒子、又は触媒ナノ粒子の群から選択される少なくとも１種のナノ粒子３を含む。
【０２４５】
好ましい実施形態によれば、コア／シェル複合粒子１のコア１１は少なくとも１種のプラズモンナノ粒子を含み、コア／シェル複合粒子１のシェル１２は、光の可視スペクトル中で発光する少なくとも１種の発光ナノ粒子を含む。
【０２４６】
一実施形態によれば、コア／シェル複合粒子１のコア１１は少なくとも１種の誘電体ナノ粒子を含み、コア／シェル複合粒子１のシェル１２は、発光ナノ粒子、磁性ナノ粒子、プラズモンナノ粒子、圧電ナノ粒子、焦電ナノ粒子、強誘電体ナノ粒子、光散乱ナノ粒子、電気絶縁ナノ粒子、断熱ナノ粒子、又は触媒ナノ粒子の群から選択される少なくとも１種のナノ粒子を含む。
【０２４７】
一実施形態によれば、コア／シェル複合粒子１のコア１１は少なくとも１種の圧電ナノ粒子を含み、コア／シェル複合粒子１のシェル１２は、発光ナノ粒子、磁性ナノ粒子、誘電体ナノ粒子、プラズモンナノ粒子、焦電ナノ粒子、強誘電体ナノ粒子、光散乱ナノ粒子、電気絶縁ナノ粒子、断熱ナノ粒子、又は触媒ナノ粒子の群から選択される少なくとも１種のナノ粒子３を含む。
【０２４８】
一実施形態によれば、コア／シェル複合粒子１のコア１１は少なくとも１種の焦電ナノ粒子を含み、コア／シェル複合粒子１のシェル１２は、発光ナノ粒子、磁性ナノ粒子、誘電体ナノ粒子、プラズモンナノ粒子、圧電ナノ粒子、強誘電体ナノ粒子、光散乱ナノ粒子、電気絶縁ナノ粒子、断熱ナノ粒子、又は触媒ナノ粒子の群から選択される少なくとも１種のナノ粒子３を含む。
【０２４９】
一実施形態によれば、コア／シェル複合粒子１のコア１１は少なくとも１種の強誘電体ナノ粒子を含み、コア／シェル複合粒子１のシェル１２は、発光ナノ粒子、磁性ナノ粒子、誘電体ナノ粒子、プラズモンナノ粒子、圧電ナノ粒子、焦電ナノ粒子、光散乱ナノ粒子、電気絶縁ナノ粒子、断熱ナノ粒子、又は触媒ナノ粒子の群から選択される少なくとも１種のナノ粒子３を含む。
【０２５０】
一実施形態によれば、コア／シェル複合粒子１のコア１１は少なくとも１種の光散乱ナノ粒子を含み、コア／シェル複合粒子１のシェル１２は、発光ナノ粒子、磁性ナノ粒子、誘電体ナノ粒子、プラズモンナノ粒子、圧電ナノ粒子、焦電ナノ粒子、強誘電体ナノ粒子、電気絶縁ナノ粒子、断熱ナノ粒子、又は触媒ナノ粒子の群から選択される少なくとも１種のナノ粒子３を含む。
【０２５１】
一実施形態によれば、コア／シェル複合粒子１のコア１１は少なくとも１種の電気絶縁ナノ粒子を含み、コア／シェル複合粒子１のシェル１２は、発光ナノ粒子、磁性ナノ粒子、誘電体ナノ粒子、プラズモンナノ粒子、圧電ナノ粒子、焦電ナノ粒子、強誘電体ナノ粒子、光散乱ナノ粒子、断熱ナノ粒子、又は触媒ナノ粒子の群から選択される少なくとも１種のナノ粒子３を含む。
【０２５２】
一実施形態によれば、コア／シェル複合粒子１のコア１１は少なくとも１種の断熱ナノ粒子を含み、コア／シェル複合粒子１のシェル１２は、発光ナノ粒子、磁性ナノ粒子、誘電体ナノ粒子、プラズモンナノ粒子、圧電ナノ粒子、焦電ナノ粒子、強誘電体ナノ粒子、光散乱ナノ粒子、電気絶縁ナノ粒子、又は触媒ナノ粒子の群から選択される少なくとも１種のナノ粒子３を含む。
【０２５３】
一実施形態によれば、コア／シェル複合粒子１のコア１１は少なくとも１種の触媒ナノ粒子を含み、コア／シェル複合粒子１のシェル１２は、発光ナノ粒子、磁性ナノ粒子、誘電体ナノ粒子、プラズモンナノ粒子、圧電ナノ粒子、焦電ナノ粒子、強誘電体ナノ粒子、光散乱ナノ粒子、電気絶縁ナノ粒子、又は断熱ナノ粒子の群から選択される少なくとも１種のナノ粒子３を含む。
【０２５４】
一実施形態によれば、複合粒子１のシェル１２は、少なくとも０．１ｎｍ、０．２ｎｍ、０．３ｎｍ、０．４ｎｍ、０．５ｎｍ、１ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１０．５ｎｍ、１１ｎｍ、１１．５ｎｍ、１２ｎｍ、１２．５ｎｍ、１３ｎｍ、１３．５ｎｍ、１４ｎｍ、１４．５ｎｍ、１５ｎｍ、１５．５ｎｍ、１６ｎｍ、１６．５ｎｍ、１７ｎｍ、１７．５ｎｍ、１８ｎｍ、１８．５ｎｍ、１９ｎｍ、１９．５ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８���５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、又は１ｍｍの厚さを有する。
【０２５５】
一実施形態によれば、複合粒子１のシェル１２は、最初からコア１１に沿って均一な厚さを有する、すなわち、複合粒子１のシェル１２は、最初からコア１１に沿って同じ厚さを有する。
【０２５６】
一実施形態によれば、複合粒子１のシェル１２は、コア１１に沿って不均一な厚さを有する、すなわち、前記厚さは、コア１１に沿って変化する。
【０２５７】
一実施形態によれば、複合粒子１は、コアが金属粒子の凝集物であり、シェルが無機材料２を含むコア／シェル粒子ではない。一実施形態によれば、複合粒子１は、コアが溶媒で充填されており、シェルが無機材料２内に分散しているナノ粒子３を含むコア／シェル粒子であり、すなわち、前記複合粒子１は、溶媒充填コアを有する中空ビーズである。
【０２５８】
一実施形態によれば、無機材料２は、様々な条件下で物理的及び化学的に安定である。この実施形態において、無機材料２は、複合粒子１が共される条件に耐えるのに十分に堅牢である。
【０２５９】
一実施形態によれば、無機材料２は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年間、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で物理的及び化学的に安定である。この実施形態において、無機材料２は、複合粒子１が共される条件に耐えるのに十分に堅牢である。
【０２６０】
一実施形態によれば、無機材料２は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年間、０％、１０％、２０％、３０％、４０％、５０％、５５％、６０％、６５％、７０％、７５％、８０％、８５％、９０％、９５％、又は９９％の湿度の下で物理的及び化学的に安定である。この実施形態において、無機材料２は、複合粒子１が共される条件に耐えるのに十分に堅牢である。
【０２６１】
一実施形態によれば、無機材料２は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年間、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で物理的及び化学的に安定である。この実施形態において、無機材料２は、複合粒子１が共される条件に耐えるのに十分に堅牢である。
【０２６２】
一実施形態によれば、無機材料２は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年間、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で物理的及び化学的に安定である。この実施形態において、無機材料２は、複合粒子１が共される条件に耐えるのに十分に堅牢である。
【０２６３】
一実施形態によれば、無機材料２は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年間、０％、１０％、２０％、３０％、４０％、５０％、５５％、６０％、６５％、７０％、７５％、８０％、８５％、９０％、９５％、又は９９％の湿度の下で、かつ０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で物理的及び化学的に安定である。この実施形態において、無機材料２は、複合粒子１が共される条件に耐えるのに十分に堅牢である。
【０２６４】
一実施形態によれば、無機材料２は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年間、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で物理的及び化学的に安定である。この実施形態において、無機材料２は、複合粒子１が共される条件に耐えるのに十分に堅牢である。
【０２６５】
一実施形態によれば、無機材料２は、酸性条件下、すなわち、ｐＨ７以下で安定である。この実施形態において、無機材料２は酸性条件に耐えるのに十分に堅牢であり、複合粒子１の特性が前記条件下で維持されることを意味する。
【０２６６】
一実施形態によれば、無機材料２は、塩基性条件下、すなわち、ｐＨ７以上で安定である。この実施形態において、無機材料２は塩基性条件に耐えるのに十分に堅牢であり、複合粒子１の特性が前記条件下で維持されることを意味する。
【０２６７】
一実施形態によれば、無機材料２は、ナノ粒子３の酸化に対する障壁として作用する。
【０２６８】
一実施形態によれば、無機材料２は、熱伝導性である。
【０２６９】
一実施形態によれば、無機材料２は、０．１〜４５０Ｗ／（ｍ．Ｋ）、好ましくは、１〜２００Ｗ／（ｍ．Ｋ）、より好ましくは、１０〜１５０Ｗ／（ｍ．Ｋ）の範囲の標準的な条件での熱伝導性を有する。
【０２７０】
一実施形態によれば、無機材料２は、少なくとも０．１Ｗ／（ｍ．Ｋ）、０．２Ｗ／（ｍ．Ｋ）、０．３Ｗ／（ｍ．Ｋ）、０．４Ｗ／（ｍ．Ｋ）、０．５Ｗ／（ｍ．Ｋ）、０．６Ｗ／（ｍ．Ｋ）、０．７Ｗ／（ｍ．Ｋ）、０．８Ｗ／（ｍ．Ｋ）、０．９Ｗ／（ｍ．Ｋ）、１Ｗ／（ｍ．Ｋ）、１．１Ｗ／（ｍ．Ｋ）、１．２Ｗ／（ｍ．Ｋ）、１．３Ｗ／（ｍ．Ｋ）、１．４Ｗ／（ｍ．Ｋ）、１．５Ｗ／（ｍ．Ｋ）、１．６Ｗ／（ｍ．Ｋ）、１．７Ｗ／（ｍ．Ｋ）、１．８Ｗ／（ｍ．Ｋ）、１．９Ｗ／（ｍ．Ｋ）、２Ｗ／（ｍ．Ｋ）、２．１Ｗ／（ｍ．Ｋ）、２．２Ｗ／（ｍ．Ｋ）、２．３Ｗ／（ｍ．Ｋ）、２．４Ｗ／（ｍ．Ｋ）、２．５Ｗ／（ｍ．Ｋ）、２．６Ｗ／（ｍ．Ｋ）、２．７Ｗ／（ｍ．Ｋ）、２．８Ｗ／（ｍ．Ｋ）、２．９Ｗ／（ｍ．Ｋ）、３Ｗ／（ｍ．Ｋ）、３．１Ｗ／（ｍ．Ｋ）、３．２Ｗ／（ｍ．Ｋ）、３．３Ｗ／（ｍ．Ｋ）、３．４Ｗ／（ｍ．Ｋ）、３．５Ｗ／（ｍ．Ｋ）、３．６Ｗ／（ｍ．Ｋ）、３．７Ｗ／（ｍ．Ｋ）、３．８Ｗ／（ｍ．Ｋ）、３．９Ｗ／（ｍ．Ｋ）、４Ｗ／（ｍ．Ｋ）、４．１Ｗ／（ｍ．Ｋ）、４．２Ｗ／（ｍ．Ｋ）、４．３Ｗ／（ｍ．Ｋ）、４．４Ｗ／（ｍ．Ｋ）、４．５Ｗ／（ｍ．Ｋ）、４．６Ｗ／（ｍ．Ｋ）、４．７Ｗ／（ｍ．Ｋ）、４．８Ｗ／（ｍ．Ｋ）、４．９Ｗ／（ｍ．Ｋ）、５Ｗ／（ｍ．Ｋ）、５．１Ｗ／（ｍ．Ｋ）、５．２Ｗ／（ｍ．Ｋ）、５．３Ｗ／（ｍ．Ｋ）、５．４Ｗ／（ｍ．Ｋ）、５．５Ｗ／（ｍ．Ｋ）、５．６Ｗ／（ｍ．Ｋ）、５．７Ｗ／（ｍ．Ｋ）、５．８Ｗ／（ｍ．Ｋ）、５．９Ｗ／（ｍ．Ｋ）、６Ｗ／（ｍ．Ｋ）、６．１Ｗ／（ｍ．Ｋ）、６．２Ｗ／（ｍ．Ｋ）、６．３Ｗ／（ｍ．Ｋ）、６．４Ｗ／（ｍ．Ｋ）、６．５Ｗ／（ｍ．Ｋ）、６．６Ｗ／（ｍ．Ｋ）、６．７Ｗ／（ｍ．Ｋ）、６．８Ｗ／（ｍ．Ｋ）、６．９Ｗ／（ｍ．Ｋ）、７Ｗ／（ｍ．Ｋ）、７．１Ｗ／（ｍ．Ｋ）、７．２Ｗ／（ｍ．Ｋ）、７．３Ｗ／（ｍ．Ｋ）、７．４Ｗ／（ｍ．Ｋ）、７．５Ｗ／（ｍ．Ｋ）、７．６Ｗ／（ｍ．Ｋ）、７．７Ｗ／（ｍ．Ｋ）、７．８Ｗ／（ｍ．Ｋ）、７．９Ｗ／（ｍ．Ｋ）、８Ｗ／（ｍ．Ｋ）、８．１Ｗ／（ｍ．Ｋ）、８．２Ｗ／（ｍ．Ｋ）、８．３Ｗ／（ｍ．Ｋ）、８．４Ｗ／（ｍ．Ｋ）、８．５Ｗ／（ｍ．Ｋ）、８．６Ｗ／（ｍ．Ｋ）、８．７Ｗ／（ｍ．Ｋ）、８．８Ｗ／（ｍ．Ｋ）、８．９Ｗ／（ｍ．Ｋ）、９Ｗ／（ｍ．Ｋ）、９．１Ｗ／（ｍ．Ｋ）、９．２Ｗ／（ｍ．Ｋ）、９．３Ｗ／（ｍ．Ｋ）、９．４Ｗ／（ｍ．Ｋ）、９．５Ｗ／（ｍ．Ｋ）、９．６Ｗ／（ｍ．Ｋ）、９．７Ｗ／（ｍ．Ｋ）、９．８Ｗ／（ｍ．Ｋ）、９．９Ｗ／（ｍ．Ｋ）、１０Ｗ／（ｍ．Ｋ）、１０．１／（ｍ．Ｋ）、１０．２Ｗ／（ｍ．Ｋ）、１０．３Ｗ／（ｍ．Ｋ）、１０．４Ｗ／（ｍ．Ｋ）、１０．５Ｗ／（ｍ．Ｋ）、１０．６Ｗ／（ｍ．Ｋ）、１０．７Ｗ／（ｍ．Ｋ）、１０．８Ｗ／（ｍ．Ｋ）、１０．９Ｗ／（ｍ．Ｋ）、１１Ｗ／（ｍ．Ｋ）、１１．１Ｗ／（ｍ．Ｋ）、１１．２Ｗ／（ｍ．Ｋ）、１１．３Ｗ／（ｍ．Ｋ）、１１．４Ｗ／（ｍ．Ｋ）、１１．５Ｗ／（ｍ．Ｋ）、１１．６Ｗ／（ｍ．Ｋ）、１１．７Ｗ／（ｍ．Ｋ）、１１．８Ｗ／（ｍ．Ｋ）、１１．９Ｗ／（ｍ．Ｋ）、１２Ｗ／（ｍ．Ｋ）、１２．１Ｗ／（ｍ．Ｋ）、１２．２Ｗ／（ｍ．Ｋ）、１２．３Ｗ／（ｍ．Ｋ）、１２．４Ｗ／（ｍ．Ｋ）、１２．５Ｗ／（ｍ．Ｋ）、１２．６Ｗ／（ｍ．Ｋ）、１２．７Ｗ／（ｍ．Ｋ）、１２．８Ｗ／（ｍ．Ｋ）、１２．９Ｗ／（ｍ．Ｋ）、１３Ｗ／（ｍ．Ｋ）、１３．１Ｗ／（ｍ．Ｋ）、１３．２Ｗ／（ｍ．Ｋ）、１３．３Ｗ／（ｍ．Ｋ）、１３．４Ｗ／（ｍ．Ｋ）、１３．５Ｗ／（ｍ．Ｋ）、１３．６Ｗ／（ｍ．Ｋ）、１３．７Ｗ／（ｍ．Ｋ）、１３．８Ｗ／（ｍ．Ｋ）、１３．９Ｗ／（ｍ．Ｋ）、１４Ｗ／（ｍ．Ｋ）、１４．１Ｗ／（ｍ．Ｋ）、１４．２Ｗ／（ｍ．Ｋ）、１４．３Ｗ／（ｍ．Ｋ）、１４．４Ｗ／（ｍ．Ｋ）、１４．５Ｗ／（ｍ．Ｋ）、１４．６Ｗ／（ｍ．Ｋ）、１４．７Ｗ／（ｍ．Ｋ）、１４．８Ｗ／（ｍ．Ｋ）、１４．９Ｗ／（ｍ．Ｋ）、１５Ｗ／（ｍ．Ｋ）、１５．１Ｗ／（ｍ．Ｋ）、１５．２Ｗ／（ｍ．Ｋ）、１５．３Ｗ／（ｍ．Ｋ）、１５．４Ｗ／（ｍ．Ｋ）、１５．５Ｗ／（ｍ．Ｋ）、１５．６Ｗ／（ｍ．Ｋ）、１５．７Ｗ／（ｍ．Ｋ）、１５．８Ｗ／（ｍ．Ｋ）、１５．９Ｗ／（ｍ．Ｋ）、１６Ｗ／（ｍ．Ｋ）、１６．１Ｗ／（ｍ．Ｋ）、１６．２Ｗ／（ｍ．Ｋ）、１６．３Ｗ／（ｍ．Ｋ）、１６．４Ｗ／（ｍ．Ｋ）、１６．５Ｗ／（ｍ．Ｋ）、１６．６Ｗ／（ｍ．Ｋ）、１６．７Ｗ／（ｍ．Ｋ）、１６．８Ｗ／（ｍ．Ｋ）、１６．９Ｗ／（ｍ．Ｋ）、１７Ｗ／（ｍ．Ｋ）、１７．１Ｗ／（ｍ．Ｋ）、１７．２Ｗ／（ｍ．Ｋ）、１７．３Ｗ／（ｍ．Ｋ）、１７．４Ｗ／（ｍ．Ｋ）、１７．５Ｗ／（ｍ．Ｋ）、１７．６Ｗ／（ｍ．Ｋ）、１７．７Ｗ／（ｍ．Ｋ）、１７．８Ｗ／（ｍ．Ｋ）、１７．９Ｗ／（ｍ．Ｋ）、１８Ｗ／（ｍ．Ｋ）、１８．１Ｗ／（ｍ．Ｋ）、１８．２Ｗ／（ｍ．Ｋ）、１８．３Ｗ／（ｍ．Ｋ）、１８．４Ｗ／（ｍ．Ｋ）、１８．５Ｗ／（ｍ．Ｋ）、１８．６Ｗ／（ｍ．Ｋ）、１８．７Ｗ／（ｍ．Ｋ）、１８．８Ｗ／（ｍ．Ｋ）、１８．９Ｗ／（ｍ．Ｋ）、１９Ｗ／（ｍ．Ｋ）、１９．１Ｗ／（ｍ．Ｋ）、１９．２Ｗ／（ｍ．Ｋ）、１９．３Ｗ／（ｍ．Ｋ）、１９．４Ｗ／（ｍ．Ｋ）、１９．５Ｗ／（ｍ．Ｋ）、１９．６Ｗ／（ｍ．Ｋ）、１９．７Ｗ／（ｍ．Ｋ）、１９．８Ｗ／（ｍ．Ｋ）、１９．９Ｗ／（ｍ．Ｋ）、２０Ｗ／（ｍ．Ｋ）、２０．１Ｗ／（ｍ．Ｋ）、２０．２Ｗ／（ｍ．Ｋ）、２０．３Ｗ／（ｍ．Ｋ）、２０．４Ｗ／（ｍ．Ｋ）、２０．５Ｗ／（ｍ．Ｋ）、２０．６Ｗ／（ｍ．Ｋ）、２０．７Ｗ／（ｍ．Ｋ）、２０．８Ｗ／（ｍ．Ｋ）、２０．９Ｗ／（ｍ．Ｋ）、２１Ｗ／（ｍ．Ｋ）、２１．１Ｗ／（ｍ．Ｋ）、２１．２Ｗ／（ｍ．Ｋ）、２１．３Ｗ／（ｍ．Ｋ）、２１．４Ｗ／（ｍ．Ｋ）、２１．５Ｗ／（ｍ．Ｋ）、２１．６Ｗ／（ｍ．Ｋ）、２１．７Ｗ／（ｍ．Ｋ）、２１．８Ｗ／（ｍ．Ｋ）、２１．９Ｗ／（ｍ．Ｋ）、２２Ｗ／（ｍ．Ｋ）、２２．１Ｗ／（ｍ．Ｋ）、２２．２Ｗ／（ｍ．Ｋ）、２２．３Ｗ／（ｍ．Ｋ）、２２．４Ｗ／（ｍ．Ｋ）、２２．５Ｗ／（ｍ．Ｋ）、２２．６Ｗ／（ｍ．Ｋ）、２２．７Ｗ／（ｍ．Ｋ）、２２．８Ｗ／（ｍ．Ｋ）、２２．９Ｗ／（ｍ．Ｋ）、２３Ｗ／（ｍ．Ｋ）、２３．１Ｗ／（ｍ．Ｋ）、２３．２Ｗ／（ｍ．Ｋ）、２３．３Ｗ／（ｍ．Ｋ）、２３．４Ｗ／（ｍ．Ｋ）、２３．５Ｗ／（ｍ．Ｋ）、２３．６Ｗ／（ｍ．Ｋ）、２３．７Ｗ／（ｍ．Ｋ）、２３．８Ｗ／（ｍ．Ｋ）、２３．９Ｗ／（ｍ．Ｋ）、２４Ｗ／（ｍ．Ｋ）、２４．１Ｗ／（ｍ．Ｋ）、２４．２Ｗ／（ｍ．Ｋ）、２４．３Ｗ／（ｍ．Ｋ）、２４．４Ｗ／（ｍ．Ｋ）、２４．５Ｗ／（ｍ．Ｋ）、２４．６Ｗ／（ｍ．Ｋ）、２４．７Ｗ／（ｍ．Ｋ）、２４．８Ｗ／（ｍ．Ｋ）、２４．９Ｗ／（ｍ．Ｋ）、２５Ｗ／（ｍ．Ｋ）、３０Ｗ／（ｍ．Ｋ）、４０Ｗ／（ｍ．Ｋ）、５０Ｗ／（ｍ．Ｋ）、６０Ｗ／（ｍ．Ｋ）、７０Ｗ／（ｍ．Ｋ）、８０Ｗ／（ｍ．Ｋ）、９０Ｗ／（ｍ．Ｋ）、１００Ｗ／（ｍ．Ｋ）、１１０Ｗ／（ｍ．Ｋ）、１２０Ｗ／（ｍ．Ｋ）、１３０Ｗ／（ｍ．Ｋ）、１４０Ｗ／（ｍ．Ｋ）、１５０Ｗ／（ｍ．Ｋ）、１６０Ｗ／（ｍ．Ｋ）、１７０Ｗ／（ｍ．Ｋ）、１８０Ｗ／（ｍ．Ｋ）、１９０Ｗ／（ｍ．Ｋ）、２００Ｗ／（ｍ．Ｋ）、２１０Ｗ／（ｍ．Ｋ）、２２０Ｗ／（ｍ．Ｋ）、２３０Ｗ／（ｍ．Ｋ）、２４０Ｗ／（ｍ．Ｋ）、２５０Ｗ／（ｍ．Ｋ）、２６０Ｗ／（ｍ．Ｋ）、２７０Ｗ／（ｍ．Ｋ）、２８０Ｗ／（ｍ．Ｋ）、２９０Ｗ／（ｍ．Ｋ）、３００Ｗ／（ｍ．Ｋ）、３１０Ｗ／（ｍ．Ｋ）、３２０Ｗ／（ｍ．Ｋ）、３３０Ｗ／（ｍ．Ｋ）、３４０Ｗ／（ｍ．Ｋ）、３５０Ｗ／（ｍ．Ｋ）、３６０Ｗ／（ｍ．Ｋ）、３７０Ｗ／（ｍ．Ｋ）、３８０Ｗ／（ｍ．Ｋ）、３９０Ｗ／（ｍ．Ｋ）、４００Ｗ／（ｍ．Ｋ）、４１０Ｗ／（ｍ．Ｋ）、４２０Ｗ／（ｍ．Ｋ）、４３０Ｗ／（ｍ．Ｋ）、４４０Ｗ／（ｍ．Ｋ）、又は４５０Ｗ／（ｍ．Ｋ）の標準的な条件での熱伝導性を有する。
【０２７１】
一実施形態によれば、無機材料２の熱伝導性は、例えば、定常状態の方法又は一過性の方法によって測定され得る。
【０２７２】
一実施形態によれば、無機材料２は、熱伝導性ではない。
【０２７３】
一実施形態によれば、無機材料２は、耐火材料を含む。
【０２７４】
一実施形態によれば、無機材料２は電気絶縁体である。この実施形態において、無機材料２に封入される蛍光ナノ粒子の蛍光特性の消光は、電子輸送によるものである場合に防止される。この実施形態において、複合粒子１は、無機材料２に封入されるナノ粒子３と同様の特性を示す電気絶縁材料として使用され得る。
【０２７５】
一実施形態によれば、無機材料２は、電気伝導性である。この実施形態は、光起電力又はＬＥＤにおける複合粒子１の適用に特に都合がよい。
【０２７６】
一実施形態によれば、無機材料２は、１×１０−２０〜１０７Ｓ／ｍ、好ましくは、１×１０−１５〜５Ｓ／ｍ、より好ましくは、１×１０−７〜１Ｓ／ｍの範囲の標準的な条件下で電気伝導性を有する。
【０２７７】
一実施形態によれば、無機材料２は、少なくとも１×１０−２０Ｓ／ｍ、０．５×１０−１９Ｓ／ｍ、１×１０−１９Ｓ／ｍ、０．５×１０−１８Ｓ／ｍ、１×１０−１８Ｓ／ｍ、０．５×１０−１７Ｓ／ｍ、１×１０−１７Ｓ／ｍ、０．５×１０−１６Ｓ／ｍ、１×１０−１６Ｓ／ｍ、０．５×１０−１５Ｓ／ｍ、１×１０−１５Ｓ／ｍ、０．５×１０−１４Ｓ／ｍ、１×１０−１４Ｓ／ｍ、０．５×１０−１３Ｓ／ｍ、１×１０−１３Ｓ／ｍ、０．５×１０−１２Ｓ／ｍ、１×１０−１２Ｓ／ｍ、０．５×１０−１１Ｓ／ｍ、１×１０−１１Ｓ／ｍ、０．５×１０−１０Ｓ／ｍ、１×１０−１０Ｓ／ｍ、０．５×１０−９Ｓ／ｍ、１×１０−９Ｓ／ｍ、０．５×１０−８Ｓ／ｍ、１×１０−８Ｓ／ｍ、０．５×１０−７Ｓ／ｍ、１×１０−７Ｓ／ｍ、０．５×１０−６Ｓ／ｍ、１×１０−６Ｓ／ｍ、０．５×１０−５Ｓ／ｍ、１×１０−５Ｓ／ｍ、０．５×１０−４Ｓ／ｍ、１×１０−４Ｓ／ｍ、０．５×１０−３Ｓ／ｍ、１×１０−３Ｓ／ｍ、０．５×１０−２Ｓ／ｍ、１×１０−２Ｓ／ｍ、０．５×１０−１Ｓ／ｍ、１×１０−１Ｓ／ｍ、０．５Ｓ／ｍ、１Ｓ／ｍ、１．５Ｓ／ｍ、２Ｓ／ｍ、２．５Ｓ／ｍ、３Ｓ／ｍ、３．５Ｓ／ｍ、４Ｓ／ｍ、４．５Ｓ／ｍ、５Ｓ／ｍ、５．５Ｓ／ｍ、６Ｓ／ｍ、６．５Ｓ／ｍ、７Ｓ／ｍ、７．５Ｓ／ｍ、８Ｓ／ｍ、８．５Ｓ／ｍ、９Ｓ／ｍ、９．５Ｓ／ｍ、１０Ｓ／ｍ、５０Ｓ／ｍ、１０２Ｓ／ｍ、５×１０２Ｓ／ｍ、１０３Ｓ／ｍ、５×１０３Ｓ／ｍ、１０４Ｓ／ｍ、５×１０４Ｓ／ｍ、１０５Ｓ／ｍ、５×１０５Ｓ／ｍ、１０６Ｓ／ｍ、５×１０６Ｓ／ｍ、又は１０７Ｓ／ｍの標準的な条件下で電気伝導性を有する。
【０２７８】
一実施形態によれば、無機材料２の電気伝導度は、例えば、インピーダンス分光計を用いて測定され得る。
【０２７９】
一実施形態によれば、無機材料２は、３ｅＶより優れているか、又は３ｅＶと等しいバンドギャップを有する。
【０２８０】
３ｅＶより優れているか、又は３ｅＶと等しいバンドギャップを有するので、無機材料２は、ＵＶ及び青色光に光学的に透明である。
【０２８１】
一実施形態によれば、無機材料２は、少なくとも３．０ｅＶ、３．１ｅＶ、３．２ｅＶ、３．３ｅＶ、３．４ｅＶ、３．５ｅＶ、３.６ｅＶ、３．７ｅＶ、３．８ｅＶ、３．９ｅＶ、４．０ｅＶ、４．１ｅＶ、４．２ｅＶ、４．３ｅＶ、４．４ｅＶ、４．５ｅＶ、４．６ｅＶ、４．７ｅＶ、４．８ｅＶ、４．９ｅＶ、５．０ｅＶ、５．１ｅＶ、５．２ｅＶ、５．３ｅＶ、５．４ｅＶ又は５．５ｅＶのバンドギャップを有する。
【０２８２】
一実施形態によれば、無機材料２は、４６０ｎｍで１５×１０−５以下の減衰係数を有する。
【０２８３】
一実施形態によれば、減衰係数は、吸光分光法などの吸光測定技術又は当技術分野で知られている任意の他の方法によって測定される。
【０２８４】
一実施形態によれば、減衰係数は、吸光測定値を、試料を通過する光路の長さで割ることによって測定される。
【０２８５】
一実施形態によれば、無機材料２は、非晶質である。
【０２８６】
一実施形態によれば、無機材料２は、結晶である。
【０２８７】
一実施形態によれば、無機材料２は、完全に結晶である。
【０２８８】
一実施形態によれば、無機材料２は、部分的に結晶である。
【０２８９】
一実施形態によれば、無機材料２は、単結晶である。
【０２９０】
一実施形態によれば、無機材料２は、多結晶である。この実施形態において、無機材料２は、少なくとも１種の結晶粒界を含む。
【０２９１】
一実施形態によれば、無機材料２は、疎水性である。
【０２９２】
一実施形態によれば、無機材料２は、親水性である。
【０２９３】
一実施形態によれば、無機材料２は、多孔質である。
【０２９４】
一実施形態によれば、無機材料２は、ブルナウアー・エメット・テラー（ＢＥＴ）理論において窒素の吸脱によって決定される、複合粒子１が吸着する量が６５０ｍｍＨｇ、好ましくは７００ｍｍＨｇの窒素圧で２０ｃｍ３／ｇ、１５ｃｍ３／ｇ、１０ｃｍ３／ｇ、５ｃｍ３／ｇを超える場合に、無機材料２は、多孔質であると考えられる。
【０２９５】
一実施形態によれば、無機材料２の多孔性構成は、六方晶系、蠕虫状又は立方晶系であり得る。
【０２９６】
一実施形態によれば、構成される無機材料２の多孔性は、少なくとも１ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１１ｎｍ、１２ｎｍ、１３ｎｍ、１４ｎｍ、１５ｎｍ、１６ｎｍ、１７ｎｍ、１８ｎｍ、１９ｎｍ、２０ｎｍ、２１ｎｍ、２２ｎｍ、２３ｎｍ、２４ｎｍ、２５ｎｍ、２６ｎｍ、２７ｎｍ、２８ｎｍ、２９ｎｍ、３０ｎｍ、３１ｎｍ、３２ｎｍ、３３ｎｍ、３４ｎｍ、３５ｎｍ、３６ｎｍ、３７ｎｍ、３８ｎｍ、３９ｎｍ、４０ｎｍ、４１ｎｍ、４２ｎｍ、４３ｎｍ、４４ｎｍ、４５ｎｍ、４６ｎｍ、４７ｎｍ、４８ｎｍ、４９ｎｍ、又は５０ｎｍの細孔サイズを有する。
【０２９７】
一実施形態によれば、無機材料２は、多孔質ではない。
【０２９８】
一実施形態によれば、ブルナウアー・エメット・テラー（ＢＥＴ）理論において窒素の吸脱によって決定される、複合粒子１が吸着する量が６５０ｍｍＨｇ、好ましくは７００ｍｍＨｇの窒素圧で２０ｃｍ３／ｇ、１５ｃｍ３／ｇ、１０ｃｍ３／ｇ、５ｃｍ３／ｇ未満である場合に、無機材料２は、非多孔質であると考えられる。
【０２９９】
一実施形態によれば、無機材料２は、細孔又は空洞を含まない。
【０３００】
一実施形態によれば、無機材料２は、透過性である。この実施形態において、無機材料２への外部分子種、気体又は液体の浸透は可能である。
【０３０１】
一実施形態によれば、該透過性無機材料２は、１０−２０ｃｍ２、１０−１９ｃｍ２、１０−１８ｃｍ２、１０−１７ｃｍ２、１０−１６ｃｍ２、１０−１５ｃｍ２、１０−１４ｃｍ２、１０−１３ｃｍ２、１０−１２ｃｍ２、１０−１１ｃｍ２、１０−１０ｃｍ２、１０−９ｃｍ２、１０−８ｃｍ２、１０−７ｃｍ２、１０−６ｃｍ２、１０−５ｃｍ２、１０−４ｃｍ２、又は１０−３ｃｍ２以上の流体に固有の透過性を有する。
【０３０２】
一実施形態によれば、無機材料２は、分子種、気体又は液体に対して不透過性である。この実施形態において、無機材料２は、酸素分子、オゾン、水及び／又は高温からの無機ナノ粒子３の化学的及び物理的特性の劣化を制限又は防止する。
【０３０３】
一実施形態によれば、不透過性無機材料２は、１０−１１ｃｍ２、１０−１２ｃｍ２、１０−１３ｃｍ２、１０−１４ｃｍ２、１０−１５ｃｍ２、１０−１６ｃｍ２、１０−１７ｃｍ２、１０−１８ｃｍ２、１０−１９ｃｍ２、又は１０−２０ｃｍ２以下の流体に固有の透過性を有する。
【０３０４】
一実施形態によれば、無機材料２は、前記無機材料２への外部分子種若しくは流体（液体若しくは気体）の拡散を制限又は防止する。
【０３０５】
一実施形態によれば、ナノ粒子３の特異的性質は、複合粒子１に封入された後に維持される。
【０３０６】
一実施形態によれば、ナノ粒子３の光発光は、複合粒子１に封入された後に維持される。
【０３０７】
一実施形態によれば、無機材料２は、１〜１０ｇ／ｃｍ３の範囲の密度を有し、好ましくは、無機材料２は、３〜１０ｇ／ｃｍ３の範囲の密度を有する。
【０３０８】
一実施形態によれば、無機材料２中のナノ粒子３は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその特異的性質の劣化を示す。
【０３０９】
一実施形態によれば、無機材料２中のナノ粒子３は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその特異的性質の劣化を示す。
【０３１０】
一実施形態によれば、無機材料２中のナノ粒子３は、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその特異的性質の劣化を示す。
【０３１１】
一実施形態によれば、無機材料２中のナノ粒子３は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその特異的性質の劣化を示す。
【０３１２】
一実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又０％未満のその特異的性質の劣化を示す。
【０３１３】
一実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又０％未満のその特異的性質の劣化を示す。
【０３１４】
一実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又０％未満のその特異的性質の劣化を示す。
【０３１５】
一実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又０％未満のその特異的性質の劣化を示す。
【０３１６】
一実施形態によれば、ナノ粒子３の特異的性質は、以下：蛍光、燐光、化学発光、増加する局所電磁場の容量、吸光度、磁化、保磁力、触媒収率、光起電力率、電気分極、熱伝導性、電気伝導性、酸素分子に対する透過性、水分子に対する透過性、又は任意の他の性質のうちの１以上を含む。
【０３１７】
一実施形態によれば、無機材料２中のナノ粒子３は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又０％未満のその光発光の劣化を示す。
【０３１８】
一実施形態によれば、無機材料２中のナノ粒子３は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又０％未満のその光発光の劣化を示す。
【０３１９】
一実施形態によれば、無機材料２中のナノ粒子３は、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光の劣化を示す。
【０３２０】
一実施形態によれば、無機材料２中のナノ粒子３は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光の劣化を示す。
【０３２１】
一実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光の劣化を示す。
【０３２２】
一実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、かつ０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光の劣化を示す。
【０３２３】
一実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光の劣化を示す。
【０３２４】
一実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光の劣化を示す。
【０３２５】
一実施形態によれば、無機材料２中のナノ粒子３は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０３２６】
一実施形態によれば、無機材料２中のナノ粒子３は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０３２７】
一実施形態によれば、無機材料２中のナノ粒子３は、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０３２８】
一実施形態によれば、無機材料２中のナノ粒子３は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０３２９】
一実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０３３０】
一実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０３３１】
一実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０３３２】
一実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０３３３】
一実施形態によれば、無機材料２中のナノ粒子３は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又０％未満のそのＦＣＥの劣化を示す。
【０３３４】
一実施形態によれば、無機材料２中のナノ粒子３は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又０％未満のそのＦＣＥの劣化を示す。
【０３３５】
一実施形態によれば、無機材料２中のナノ粒子３は、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のそのＦＣＥの劣化を示す。
【０３３６】
一実施形態によれば、無機材料２中のナノ粒子３は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のそのＦＣＥの劣化を示す。
【０３３７】
一実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のそのＦＣＥの劣化を示す。
【０３３８】
一実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、かつ０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のそのＦＣＥの劣化を示す。
【０３３９】
一実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のそのＦＣＥの劣化を示す。
【０３４０】
一実施形態によれば、無機材料２中のナノ粒子３は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のそのＦＣＥの劣化を示す。
【０３４１】
一実施形態によれば、無機材料２は、光学的に透明であり、すなわち、無機材料２は、２００ｎｍ〜５０μｍ、２００ｎｍ〜１０μｍ、２００ｎｍ〜２５００ｎｍ、２００ｎｍ〜２０００ｎｍ、２００ｎｍ〜１５００ｎｍ、２００ｎｍ〜１０００ｎｍ、２００ｎｍ〜８００ｎｍ、４００ｎｍ〜７００ｎｍ、４００ｎｍ〜６００ｎｍ、又は４００ｎｍ〜４７０ｎｍの波長で透明である。この実施形態において、無機材料２は、全ての入射光を吸収せず、ナノ粒子３が全ての入射光を吸収することを可能にし、かつ／又は無機材料２は、ナノ粒子３が放つ光を吸収せず、前記放たれる光が無機材料２を透過するのを可能にする。
【０３４２】
一実施形態によれば、無機材料２は、光学的に不透明であり、すなわち、無機材料２は、２００ｎｍ〜５０μｍ、２００ｎｍ〜１０μｍ、２００ｎｍ〜２５００ｎｍ、２００ｎｍ〜２０００ｎｍ、２００ｎｍ〜１５００ｎｍ、２００ｎｍ〜１０００ｎｍ、２００ｎｍ〜８００ｎｍ、４００ｎｍ〜７００ｎｍ、４００ｎｍ〜６００ｎｍ、又は４００ｎｍ〜４７０ｎｍの波長で光を吸収する。この実施形態において、無機材料２は、入射光の一部を吸収し、ナノ粒子３が入射光の一部のみを吸収することを可能にし、かつ／又は無機材料２は、ナノ粒子３が放つ光の一部を吸収し、前記放たれる光が無機材料２を部分的に透過するのを可能にする。
【０３４３】
一実施形態によれば、無機材料２は、入射光の少なくとも５％、１０％、１５％、２０％、２５％、３０％、３５％、４０％、４５％、５０％、５５％、６０％、６５％、７０％、７５％、８０％、８５％、９０％、９５％、又は１００％を透過させる。
【０３４４】
一実施形態によれば、無機材料２は、入射光の一部を透過させ、少なくとも１種の二次光を放射する。この実施形態において、生じた光は、残りの透過入射光の組み合わせである。
【０３４５】
一実施形態によれば、無機材料２は、５０μｍ、４０μｍ、３０μｍ、２０μｍ、１０μｍ、１μｍ、９５０ｎｍ、９００ｎｍ、８５０ｎｍ、８００ｎｍ、７５０ｎｍ、７００ｎｍ、６５０ｎｍ、６００ｎｍ、５５０ｎｍ、５００ｎｍ、４５０ｎｍ、４００ｎｍ、３５０ｎｍ以上、３００ｎｍ以下、２５０ｎｍよりも低い、又は２００ｎｍよりも低い波長の入射光を吸収する。
【０３４６】
一実施形態によれば、無機材料２は、４６０ｎｍよりも低い波長の入射光を吸収する。
【０３４７】
一実施形態によれば、無機材料２は、４６０ｎｍで１×１０−５、１．１×１０−５、１．２×１０−５、１．３×１０−５、１．４×１０−５、１.５×１０−５、１．６×１０−５、１．７×１０−５、１．８×１０−５、１．９×１０−５、２×１０−５、３×１０−５、４×１０−５、５×１０−５、６×１０−５、７×１０−５、８×１０−５、９×１０−５、１０×１０−５、１１×１０−５、１２×１０−５、１３×１０−５、１４×１０−５、１５×１０−５、１６×１０−５、１７×１０−５、１８×１０−５、１９×１０−５、２０×１０−５、２１×１０−５、２２×１０−５、２３×１０−５、２４×１０−５、又は２５×１０−５以下の消衰係数を有する。
【０３４８】
一実施形態によれば、無機材料２は、４６０ｎｍで１×１０−２ｃｍ−１、１×１０−１ｃｍ−１、０．５×１０−１ｃｍ−１、０．１ｃｍ−１、０．２ｃｍ−１、０．３ｃｍ−１、０．４ｃｍ−１、０．５ｃｍ−１、０．６ｃｍ−１、０．７ｃｍ−１、０．８ｃｍ−１、０．９ｃｍ−１、１ｃｍ−１、１．１ｃｍ−１、１．２ｃｍ−１、１．３ｃｍ−１、１．４ｃｍ−１、１．５ｃｍ−１、１．６ｃｍ−１、１．７ｃｍ−１、１．８ｃｍ−１、１．９ｃｍ−１、２．０ｃｍ−１、２．５ｃｍ−１、３．０ｃｍ−１、３．５ｃｍ−１、４．０ｃｍ−１、４．５ｃｍ−１、５．０ｃｍ−１、５．５ｃｍ−１、６．０ｃｍ−１、６．５ｃｍ−１、７．０ｃｍ−１、７．５ｃｍ−１、８．０ｃｍ−１、８．５ｃｍ−１、９．０ｃｍ−１、９．５ｃｍ−１、１０ｃｍ−１、１５ｃｍ−１、２０ｃｍ−１、２５ｃｍ−１、又は３０ｃｍ−１以下の減衰係数を有する。
【０３４９】
一実施形態によれば、無機材料２は、４５０ｎｍで１×１０−２ｃｍ−１、１×１０−１ｃｍ−１、０．５×１０−１ｃｍ−１、０．１ｃｍ−１、０．２ｃｍ−１、０．３ｃｍ−１、０．４ｃｍ−１、０．５ｃｍ−１、０．６ｃｍ−１、０．７ｃｍ−１、０．８ｃｍ−１、０．９ｃｍ−１、１ｃｍ−１、１．１ｃｍ−１、１．２ｃｍ−１、１．３ｃｍ−１、１．４ｃｍ−１、１．５ｃｍ−１、１．６ｃｍ−１、１．７ｃｍ−１、１．８ｃｍ−１、１．９ｃｍ−１、２．０ｃｍ−１、２．５ｃｍ−１、３．０ｃｍ−１、３．５ｃｍ−１、４．０ｃｍ−１、４．５ｃｍ−１、５．０ｃｍ−１、５．５ｃｍ−１、６．０ｃｍ−１、６．５ｃｍ−１、７．０ｃｍ−１、７．５ｃｍ−１、８．０ｃｍ−１、８．５ｃｍ−１、９．０ｃｍ−１、９．５ｃｍ−１、１０ｃｍ−１、１５ｃｍ−１、２０ｃｍ−１、２５ｃｍ−１、又は３０ｃｍ−１以下の減衰係数を有する。
【０３５０】
一実施形態によれば、無機材料２は、４６０ｎｍで１．１０−３５ｃｍ２、１．１０−３４ｃｍ２、１．１０−３３ｃｍ２、１．１０−３２ｃｍ２、１．１０−３１ｃｍ２、１．１０−３０ｃｍ２、１．１０−２９ｃｍ２、１．１０−２８ｃｍ２、１．１０−２７ｃｍ２、１．１０−２６ｃｍ２、１．１０−２５ｃｍ２、１．１０−２４ｃｍ２、１．１０−２３ｃｍ２、１．１０−２２ｃｍ２、１．１０−２１ｃｍ２、１．１０−２０ｃｍ２、１．１０−１９ｃｍ２、１．１０−１８ｃｍ２、１．１０−１７ｃｍ２、１．１０−１６ｃｍ２、１．１０−１５ｃｍ２、１．１０−１４ｃｍ２、１．１０−１３ｃｍ２、１．１０−１２ｃｍ２、１．１０−１１ｃｍ２、１．１０−１０ｃｍ２、１．１０−９ｃｍ２、１．１０−８ｃｍ２、１．１０−７ｃｍ２、１．１０−６ｃｍ２、１．１０−５ｃｍ２、１．１０−４ｃｍ２、１．１０−３ｃｍ２、１．１０−２ｃｍ２又は１．１０−１ｃｍ２以下の光吸収断面積を有する。
【０３５１】
一実施形態によれば、無機材料２は、有機分子、有機基又はポリマー鎖を含まない。
【０３５２】
一実施形態によれば、無機材料２は、ポリマーを含まない。
【０３５３】
一実施形態によれば、無機材料２は、無機ポリマーを含む。
【０３５４】
一実施形態によれば、無機材料２は、金属、ハライド、カルコゲナイド、リン化物、硫化物、半金属、金属合金、セラミック、例えば、酸化物、炭化物、窒化物、ガラス、エナメル、セラミック、石、宝石、顔料、セメント及び／又は無機ポリマーの群から選択される材料で構成されている。前記無機材料２は、当業者に知られるプロトコルを用いて調製される。
【０３５５】
一実施形態によれば、無機材料２は、金属、ハライド、カルコゲナイド、リン化物、硫化物、半金属、金属合金、セラミック、例えば、酸化物、炭化物、窒化物、エナメル、セラミック、石、宝石、顔料、及び／又はセメントの群から選択される材料で構成されている。前記無機材料２は、当業者に知られるプロトコルを用いて調製される。
【０３５６】
一実施形態によれば、無機材料２は、酸化物材料、半導体材料、ワイドバンドギャップ半導体材料又はそれらの混合物からなる群から選択される。
【０３５７】
一実施形態によれば、半導体材料の例には、ＩＩＩ−Ｖ半導体、ＩＩ−ＶＩ半導体、又はそれらの混合物が含まれるが、これらに限定されない。
【０３５８】
一実施形態によれば、ワイドバンドギャップ半導体材料の例には、炭化ケイ素ＳｉＣ、窒化アルミニウムＡｌＮ、窒化ガリウムＧａＮ、窒化ホウ素ＢＮ、又はそれらの混合物が含まれるが、これらに限定されない。
【０３５９】
一実施形態によれば、無機材料２は、ＺｒＯ２／ＳｉＯ２混合物：ＳｉｘＺｒ１−ｘＯ２（式中、０≦ｘ≦１）を含むか、又はそれらからなる。この実施形態において、最初の無機材料２は、０〜１４の範囲のいずれのｐＨにも抵抗することができる。これは、ナノ粒子３のより良好な保護を可能にする。
【０３６０】
一実施形態によれば、無機材料２は、Ｓｉ０．８Ｚｒ０．２Ｏ２を含むか、又はそれからなる。
【０３６１】
一実施形態によれば、無機材料２は、混合物：ＳｉｘＺｒ１−ｘＯｚ（式中、０＜ｘ≦１及び０＜ｚ≦３）を含むか、又はそれからなる。
【０３６２】
一実施形態によれば、無機材料２は、ＨｆＯ２／ＳｉＯ２混合物：ＳｉｘＨｆ１−ｘＯ２（式中、０＜ｘ≦１及び０＜ｚ≦３）を含むか、又はそれからなる。
【０３６３】
一実施形態によれば、無機材料２は、Ｓｉ０．８Ｈｆ０．２Ｏ２を含むか、又はそれからなる。
【０３６４】
一実施形態によれば、カルコゲナイドは、Ｏ、Ｓ、Ｓｅ、Ｔｅ、Ｐｏの群から選択される少なくとも１種のカルコゲン陰イオン、及び少なくとも１以上の電気陽性元素からなる化合物である。
【０３６５】
一実施形態によれば、金属無機材料２は、金、銀、銅、バナジウム、白金、パラジウム、ルテニウム、レニウム、イットリウム、水銀、カドミウム、オスミウム、クロム、タンタル、マンガン、亜鉛、ジルコニウム、ニオブ、モリブデン、ロジウム、タングステン、イリジウム、ニッケル、鉄、又はコバルトの群から選択される。
【０３６６】
一実施形態によれば、炭化無機材料２の例には、ＳｉＣ、ＷＣ、ＢＣ、ＭｏＣ、ＴｉＣ、Ａｌ４Ｃ３、ＬａＣ２、ＦｅＣ、ＣｏＣ、ＨｆＣ、ＳｉｘＣｙ、ＷｘＣｙ、ＢｘＣｙ、ＭｏｘＣｙ、ＴｉｘＣｙ、ＡｌｘＣｙ、ＬａｘＣｙ、ＦｅｘＣｙ、ＣｏｘＣｙ、ＨｆｘＣｙ、又はそれらの混合物が含まれるが、これらに限定されない；ｘ及びｙは、ｘ及びｙが同時に０ではなく、かつｘは０ではないという条件で、独立して、０〜５の１０進数である。
【０３６７】
一実施形態によれば、酸化物無機材料２の例には、ＳｉＯ２、Ａｌ２Ｏ３、ＴｉＯ２、ＺｒＯ２、ＺｎＯ、ＭｇＯ、ＳｎＯ２、Ｎｂ２Ｏ５、ＣｅＯ２、ＢｅＯ、ＩｒＯ２、ＣａＯ、Ｓｃ２Ｏ３、ＮｉＯ、Ｎａ２Ｏ、ＢａＯ、Ｋ２Ｏ、ＰｂＯ、Ａｇ２Ｏ、Ｖ２Ｏ５、ＴｅＯ２、ＭｎＯ、Ｂ２Ｏ３、Ｐ２Ｏ５、Ｐ２Ｏ３、Ｐ４Ｏ７、Ｐ４Ｏ８、Ｐ４Ｏ９、Ｐ２Ｏ６、ＰＯ、ＧｅＯ２、Ａｓ２Ｏ３、Ｆｅ２Ｏ３、Ｆｅ３Ｏ４、Ｔａ２Ｏ５、Ｌｉ２Ｏ、ＳｒＯ、Ｙ２Ｏ３、ＨｆＯ２、ＷＯ２、ＭｏＯ２、Ｃｒ２Ｏ３、Ｔｃ２Ｏ７、ＲｅＯ２、ＲｕＯ２、Ｃｏ３Ｏ４、ＯｓＯ、ＲｈＯ２、Ｒｈ２Ｏ３、ＰｔＯ、ＰｄＯ、ＣｕＯ、Ｃｕ２Ｏ、ＣｄＯ、ＨｇＯ、Ｔｌ２Ｏ、Ｇａ２Ｏ３、Ｉｎ２Ｏ３、Ｂｉ２Ｏ３、Ｓｂ２Ｏ３、ＰｏＯ２、ＳｅＯ２、Ｃｓ２Ｏ、Ｌａ２Ｏ３、Ｐｒ６Ｏ１１、Ｎｄ２Ｏ３、Ｌａ２Ｏ３、Ｓｍ２Ｏ３、Ｅｕ２Ｏ３、Ｔｂ４Ｏ７、Ｄｙ２Ｏ３、Ｈｏ２Ｏ３、Ｅｒ２Ｏ３、Ｔｍ２Ｏ３、Ｙｂ２Ｏ３、Ｌｕ２Ｏ３、Ｇｄ２Ｏ３、又はそれらの混合物が含まれるが、これらに限定されない。
【０３６８】
一実施形態によれば、酸化物無機材料２の例には、酸化ケイ素、酸化アルミニウム、酸化チタン、酸化銅、酸化鉄、酸化銀、酸化鉛、酸化カルシウム、酸化マグネシウム、酸化亜鉛、酸化錫、酸化ベリリウム、酸化ジルコニウム、酸化ニオブ、酸化セリウム、酸化イリジウム、酸化スカンジウム、酸化ニッケル、酸化ナトリウム、酸化バリウム、酸化カリウム、酸化バナジウム、酸化テルル、酸化マンガン、酸化ホウ素、酸化リン、酸化ゲルマニウム、酸化オスミウム、酸化レニウム、酸化白金、酸化ヒ素、酸化タンタル、酸化リチウム、酸化ストロンチウム、酸化イットリウム、酸化ハフニウム、酸化タングステン、酸化モリブデン、酸化クロム、酸化テクネチウム、酸化ロジウム、酸化ルテニウム、酸化コバルト、酸化パラジウム、酸化カドミウム、酸化水銀、酸化タリウム、酸化ガリウム、酸化インジウム、酸化ビスマス、酸化アンチモン、酸化ポロニウム、酸化セレン、酸化セシウム、酸化ランタン、酸化プラセオジム、酸化ネオジム、酸化サマリウム、酸化ユウロピウム、酸化テルビウム、酸化ジスプロシウム、酸化エルビウム、酸化ホルミウム、酸化ツリウム、酸化イッテルビウム、酸化ルテチウム、酸化ガドリニウム、混合酸化物、それらの混合酸化物又はそれらの混合物が含まれるが、これらに限定されない。
【０３６９】
一実施形態によれば、窒化物無機材料２の例には、ＴｉＮ、Ｓｉ３Ｎ４、ＭｏＮ、ＶＮ、ＴａＮ、Ｚｒ３Ｎ４、ＨｆＮ、ＦｅＮ、ＮｂＮ、ＧａＮ、ＣｒＮ、ＡｌＮ、ＩｎＮ、ＴｉｘＮｙ、ＳｉｘＮｙ、ＭｏｘＮｙ、ＶｘＮｙ、ＴａｘＮｙ、ＺｒｘＮｙ、ＨｆｘＮｙ、ＦｅｘＮｙ、ＮｂｘＮｙ、ＧａｘＮｙ、ＣｒｘＮｙ、ＡｌｘＮｙ、ＩｎｘＮｙ、又はそれらの混合物が含まれるが、これらに限定されない；ｘ及びｙは、ｘ及びｙが同時に０ではなく、かつｘは０ではないという条件で、独立して０〜５の１０進数である。
【０３７０】
一実施形態によれば、硫化物無機材料２の例には、ＳｉｙＳｘ、ＡｌｙＳｘ、ＴｉｙＳｘ、ＺｒｙＳｘ、ＺｎｙＳｘ、ＭｇｙＳｘ、ＳｎｙＳｘ、ＮｂｙＳｘ、ＣｅｙＳｘ、ＢｅｙＳｘ、ＩｒｙＳｘ、ＣａｙＳｘ、ＳｃｙＳｘ、ＮｉｙＳｘ、ＮａｙＳｘ、ＢａｙＳｘ、ＫｙＳｘ、ＰｂｙＳｘ、ＡｇｙＳｘ、ＶｙＳｘ、ＴｅｙＳｘ、ＭｎｙＳｘ、ＢｙＳｘ、ＰｙＳｘ、ＧｅｙＳｘ、ＡｓｙＳｘ、ＦｅｙＳｘ、ＴａｙＳｘ、ＬｉｙＳｘ、ＳｒｙＳｘ、ＹｙＳｘ、ＨｆｙＳｘ、ＷｙＳｘ、ＭｏｙＳｘ、ＣｒｙＳｘ、ＴｃｙＳｘ、ＲｅｙＳｘ、ＲｕｙＳｘ、ＣｏｙＳｘ、ＯｓｙＳｘ、ＲｈｙＳｘ、ＰｔｙＳｘ、ＰｄｙＳｘ、ＣｕｙＳｘ、ＡｕｙＳｘ、ＣｄｙＳｘ、ＨｇｙＳｘ、ＴｌｙＳｘ、ＧａｙＳｘ、ＩｎｙＳｘ、ＢｉｙＳｘ、ＳｂｙＳｘ、ＰｏｙＳｘ、ＳｅｙＳｘ、ＣｓｙＳｘ、混合硫化物、それらの混合硫化物又はそれらの混合物が含まれるが、これらに限定されない；ｘ及びｙは、ｘ及びｙが同時に０ではなく、かつｘは０ではないという条件で、独立して０〜１０の１０進数である。
【０３７１】
一実施形態によれば、ハライド無機材料２の例には、ＢａＦ２、ＬａＦ３、ＣｅＦ３、ＹＦ３、ＣａＦ２、ＭｇＦ２、ＰｒＦ３、ＡｇＣｌ、ＭｎＣｌ２、ＮｉＣｌ２、Ｈｇ２Ｃｌ２、ＣａＣｌ２、ＣｓＰｂＣｌ３、ＡｇＢｒ、ＰｂＢｒ３、ＣｓＰｂＢｒ３、ＡｇＩ、ＣｕＩ、ＰｂＩ、ＨｇＩ２、ＢｉＩ３、ＣＨ３ＮＨ３ＰｂＩ３、ＣＨ３ＮＨ３ＰｂＣｌ３、ＣＨ３ＮＨ３ＰｂＢｒ３、ＣｓＰｂＩ３、ＦＡＰｂＢｒ３（ＦＡホルムアミジニウムを有する）、又はそれらの混合物が含まれるが、これらに限定されない。
【０３７２】
一実施形態によれば、カルコゲナイド無機材料２の例には、ＣｄＯ、ＣｄＳ、ＣｄＳｅ、ＣｄＴｅ、ＺｎＯ、ＺｎＳ、ＺｎＳｅ、ＺｎＴｅ、ＨｇＯ、ＨｇＳ、ＨｇＳｅ、ＨｇＴｅ、ＣｕＯ、Ｃｕ２Ｏ、ＣｕＳ、Ｃｕ２Ｓ、ＣｕＳｅ、ＣｕＴｅ、Ａｇ２Ｏ、Ａｇ２Ｓ、Ａｇ２Ｓｅ、Ａｇ２Ｔｅ、Ａｕ２Ｓ、ＰｄＯ、ＰｄＳ、Ｐｄ４Ｓ、ＰｄＳｅ、ＰｄＴｅ、ＰｔＯ、ＰｔＳ、ＰｔＳ２、ＰｔＳｅ、ＰｔＴｅ、ＲｈＯ２、Ｒｈ２Ｏ３、ＲｈＳ２、Ｒｈ２Ｓ３、ＲｈＳｅ２、Ｒｈ２Ｓｅ３、ＲｈＴｅ２、ＩｒＯ２、ＩｒＳ２、Ｉｒ２Ｓ３、ＩｒＳｅ２、ＩｒＴｅ２、ＲｕＯ２、ＲｕＳ２、ＯｓＯ、ＯｓＳ、ＯｓＳｅ、ＯｓＴｅ、ＭｎＯ、ＭｎＳ、ＭｎＳｅ、ＭｎＴｅ、ＲｅＯ２、ＲｅＳ２、Ｃｒ２Ｏ３、Ｃｒ２Ｓ３、ＭｏＯ２、ＭｏＳ２、ＭｏＳｅ２、ＭｏＴｅ２、ＷＯ２、ＷＳ２、ＷＳｅ２、Ｖ２Ｏ５、Ｖ２Ｓ３、Ｎｂ２Ｏ５、ＮｂＳ２、ＮｂＳｅ２、ＨｆＯ２、ＨｆＳ２、ＴｉＯ２、ＺｒＯ２、ＺｒＳ２、ＺｒＳｅ２、ＺｒＴｅ２、Ｓｃ２Ｏ３、Ｙ２Ｏ３、Ｙ２Ｓ３、ＳｉＯ２、ＧｅＯ２、ＧｅＳ、ＧｅＳ２、ＧｅＳｅ、ＧｅＳｅ２、ＧｅＴｅ、ＳｎＯ２、ＳｎＳ、ＳｎＳ２、ＳｎＳｅ、ＳｎＳｅ２、ＳｎＴｅ、ＰｂＯ、ＰｂＳ、ＰｂＳｅ、ＰｂＴｅ、ＭｇＯ、ＭｇＳ、ＭｇＳｅ、ＭｇＴｅ、ＣａＯ、ＣａＳ、ＳｒＯ、Ａｌ２Ｏ３、Ｇａ２Ｏ３、Ｇａ２Ｓ３、Ｇａ２Ｓｅ３、Ｉｎ２Ｏ３、Ｉｎ２Ｓ３、Ｉｎ２Ｓｅ３、Ｉｎ２Ｔｅ３、Ｌａ２Ｏ３、Ｌａ２Ｓ３、ＣｅＯ２、ＣｅＳ２、Ｐｒ６Ｏ１１、Ｎｄ２Ｏ３、ＮｄＳ２、Ｌａ２Ｏ３、Ｔｌ２Ｏ、Ｓｍ２Ｏ３、ＳｍＳ２、Ｅｕ２Ｏ３、ＥｕＳ２、Ｂｉ２Ｏ３、Ｓｂ２Ｏ３、ＰｏＯ２、ＳｅＯ２、Ｃｓ２Ｏ、Ｔｂ４Ｏ７、ＴｂＳ２、Ｄｙ２Ｏ３、Ｈｏ２Ｏ３、Ｅｒ２Ｏ３、ＥｒＳ２、Ｔｍ２Ｏ３、Ｙｂ２Ｏ３、Ｌｕ２Ｏ３、ＣｕＩｎＳ２、ＣｕＩｎＳｅ２、ＡｇＩｎＳ２、ＡｇＩｎＳｅ２、Ｆｅ２Ｏ３、Ｆｅ３Ｏ４、ＦｅＳ、ＦｅＳ２、Ｃｏ３Ｓ４、ＣｏＳｅ、Ｃｏ３Ｏ４、ＮｉＯ、ＮｉＳｅ２、ＮｉＳｅ、Ｎｉ３Ｓｅ４、Ｇｄ２Ｏ３、ＢｅＯ、ＴｅＯ２、Ｎａ２Ｏ、ＢａＯ、Ｋ２Ｏ、Ｔａ２Ｏ５、Ｌｉ２Ｏ、Ｔｃ２Ｏ７、Ａｓ２Ｏ３、Ｂ２Ｏ３、Ｐ２Ｏ５、Ｐ２Ｏ３、Ｐ４Ｏ７、Ｐ４Ｏ８、Ｐ４Ｏ９、Ｐ２Ｏ６、ＰＯ、又はそれらの混合物が含まれるが、これらに限定されない。
【０３７３】
一実施形態によれば、リン化物無機材料２の例には、ＩｎＰ、Ｃｄ３Ｐ２、Ｚｎ３Ｐ２、ＡｌＰ、ＧａＰ、ＴｌＰ、又はそれらの混合物が含まれるが、これらに限定されない。
【０３７４】
一実施形態によれば、半金属無機材料２の例には、Ｓｉ、Ｂ、Ｇｅ、Ａｓ、Ｓｂ、Ｔｅ、又はそれらの混合物が含まれるが、これらに限定されない。
【０３７５】
一実施形態によれば、金属合金無機材料２の例には、Ａｕ−Ｐｄ、Ａｕ−Ａｇ、Ａｕ−Ｃｕ、Ｐｔ−Ｐｄ、Ｐｔ−Ｎｉ、Ｃｕ−Ａｇ、Ｃｕ−Ｓｎ、Ｒｕ−Ｐｔ、Ｒｈ−Ｐｔ、Ｃｕ−Ｐｔ、Ｎｉ−Ａｕ、Ｐｔ−Ｓｎ、Ｐｄ−Ｖ、Ｉｒ−Ｐｔ、Ａｕ−Ｐｔ、Ｐｄ−Ａｇ、Ｃｕ−Ｚｎ、Ｃｒ−Ｎｉ、Ｆｅ−Ｃｏ、Ｃｏ−Ｎｉ、Ｆｅ−Ｎｉ又はそれらの混合物が含まれるが、これらに限定されない。
【０３７６】
一実施形態によれば、無機材料２は、ガーネットを含む。
【０３７７】
一実施形態によれば、ガーネットの例には、Ｙ３Ａｌ５Ｏ１２、Ｙ３Ｆｅ２（ＦｅＯ４）３、Ｙ３Ｆｅ５Ｏ１２、Ｙ４Ａｌ２Ｏ９、ＹＡｌＯ３、Ｆｅ３Ａｌ２（ＳｉＯ４）３、Ｍｇ３Ａｌ２（ＳｉＯ４）３、Ｍｎ３Ａｌ２（ＳｉＯ４）３、Ｃａ３Ｆｅ２（ＳｉＯ４）３、Ｃａ３Ａｌ２（ＳｉＯ４）３、Ｃａ３Ｃｒ２（ＳｉＯ４）３、Ａｌ５Ｌｕ３Ｏ１２、ＧＡＬ、ＧａＹＡＧ、又はそれらの混合物が含まれるが、これらに限定されない。
【０３７８】
一実施形態によれば、セラミックは、結晶又は非結晶セラミックである。一実施形態によれば、セラミックは、酸化物セラミック及び／又は非酸化物セラミックから選択される。一実施形態によれば、セラミックは、陶器、レンガ、タイル、セメント及び／又はガラスから選択される。
【０３７９】
一実施形態によれば、石は、メノウ、アクアマリン、アマゾナイト、琥珀、アメジスト、アメトリン、アンジェライト、アパタイト、アラゴナイト、銀、アストロフィライト、アベンチュリン、アズライト、ベリック、珪化木、ブロンサイト、カルセドニー、方解石、セレスティン、チャクラ、チャロアイト、チアストライト、クリソコラ、クリソプレーゼ、シトリン、サンゴ、コーナライト、ロッククリスタル、天然銅、シアン石、ダンブライト、ダイヤモンド、ジオプターゼ、ドロマイト、デュモライト、エメラルド、蛍石、葉、ガレン、ガーネット、ヘリオトロープヘマタイト、ヘミモルファイト、ハウライト、ハイパーシーン、アイオライト、ヒスイ、ジェット、ジャスパー、クンツァイト、ラブラドライト、ラズリラズリ、ラリマー、溶岩、レピドライト、マグネティスト（ｍａｇｎｅｔｉｓｔ）、マグネタイト、アラカイト、白鉄鉱、隕石、モカイト、モルダバイト、モルガナイト、マザーオブパール、黒曜石、アイホーク、アイアンアイ、ブルズアイ、タイガーアイ、オニキスツリー、ブラックオニキス、オパール、ゴールド、ペリドット、ムーンストーン、スターストーン、サンストーン、ピーターサイト、プレナイト、黄鉄鉱、ブルークォーツ、スモーキークォーツ、クォーツ、クォーツヘマタイト、ミルキークォーツ、ローズクォーツ、ルチルクォーツ、ロードクロサイト、ロードナイト、流紋岩、ルビー、サファイア、岩塩、亜セレン酸、セラフィナイト、サーペンタイン、シャッタカイト、シヴァリンガム、シュンガイト、フリント、スミソナイト、ソーダライト、ステアライト、ストロマトライト、スギライト、タンザナイト、トパーズ、ウォーターメロントルマリン、ブラックトルマリン、ターコイズ、ウレキサイト、ウナカイト、バリサイト、ゾイサイトから選択される。
【０３８０】
一実施形態によれば、無機材料２は、熱伝導性材料を含むか又はそれからなり、前記熱伝導性材料には、ＡｌｙＯｘ、ＡｇｙＯｘ、ＣｕｙＯｘ、ＦｅｙＯｘ、ＳｉｙＯｘ、ＰｂｙＯｘ、ＣａｙＯｘ、ＭｇｙＯｘ、ＺｎｙＯｘ、ＳｎｙＯｘ、ＴｉｙＯｘ、ＢｅｙＯｘ、ＣｄＳ、ＺｎＳ、ＺｎＳｅ、ＣｄＺｎＳ、ＣｄＺｎＳｅ、ＡＵ、Ｎａ、Ｆｅ、Ｃｕ、Ａｌ、Ａｇ、Ｍｇ、混合酸化物、それらの混合酸化物又はそれらの混合物が含まれるが、これらに限定されない；ｘ及びｙは、ｘ及びｙが同時に０ではなく、かつｘは０ではないという条件で、独立して０〜１０の１０進数である。
【０３８１】
一実施形態によれば、無機材料２は、熱伝導性材料を含むか又はそれからなり、前記熱伝導性材料には、Ａｌ２Ｏ３、Ａｇ２Ｏ、Ｃｕ２Ｏ、ＣｕＯ、Ｆｅ３Ｏ４、ＦｅＯ、ＳｉＯ２、ＰｂＯ、ＣａＯ、ＭｇＯ、ＺｎＯ、ＳｎＯ２、ＴｉＯ２、ＢｅＯ、ＣｄＳ、ＺｎＳ、ＺｎＳｅ、ＣｄＺｎＳ、ＣｄＺｎＳｅ、Ａｕ、Ｎａ、Ｆｅ、Ｃｕ、Ａｌ、Ａｇ、Ｍｇ、混合酸化物、それらの混合酸化物又はそれらの混合物が含まれるが、これらに限定されない。
【０３８２】
一実施形態によれば、無機材料２は、熱伝導性材料を含むか又はそれからなり、前記熱伝導性材料には、酸化アルミニウム、酸化銀、酸化銅、酸化鉄、酸化ケイ素、酸化鉛、酸化カルシウム、酸化マグネシウム、酸化亜鉛、酸化錫、酸化チタン、酸化ベリリウム、硫化亜鉛、硫化カドミウム、亜鉛セレン、カドミウム亜鉛セレン、硫化亜鉛カドミウム、金、ナトリウム、鉄、銅、アルミニウム、銀、マグネシウム、混合酸化物、それらの混合酸化物又はそれらの混合物が含まれるが、これらに限定されない。
【０３８３】
一実施形態によれば、無機材料２は、酸化ケイ素、酸化アルミニウム、酸化チタン、酸化銅、酸化鉄、酸化銀、酸化鉛、酸化カルシウム、酸化マグネシウム、酸化亜鉛、酸化錫、酸化ベリリウム、酸化ジルコニウム、酸化ニオブ、酸化セリウム、酸化イリジウム、酸化スカンジウム、酸化ニッケル、酸化ナトリウム、酸化バリウム、酸化カリウム、酸化バナジウム、酸化テルル、酸化マンガン、酸化ホウ素、酸化リン、酸化ゲルマニウム、酸化オスミウム、酸化レニウム、酸化白金、酸化ヒ素、酸化タンタル、酸化リチウム、酸化ストロンチウム、酸化イットリウム、酸化ハフニウム、酸化タングステン、酸化モリブデン、酸化クロム、酸化テクネチウム、酸化ロジウム、酸化ルテニウム、酸化コバルト、酸化パラジウム、酸化カドミウム、酸化水銀、酸化タリウム、酸化ガリウム、酸化インジウム、酸化ビスマス、酸化アンチモン、酸化ポロニウム、酸化セレン、酸化セシウム、酸化ランタン、酸化プラセオジム、酸化ネオジム、酸化サマリウム、酸化ユーロピウム、酸化テルビウム、酸化ジスプロシウム、酸化エルビウム、酸化ホルミウム、酸化ツリウム、酸化イッテルビウム、酸化ルテチウム、酸化ガドリニウム、混合酸化物、それらの混合酸化物、例えば、Ｙ３Ａｌ５Ｏ１２、Ｙ３Ｆｅ２（ＦｅＯ４）３、Ｙ３Ｆｅ５Ｏ１２、Ｙ４Ａｌ２Ｏ９、ＹＡｌＯ３、Ｆｅ３Ａｌ２（ＳｉＯ４）３、Ｍｇ３Ａｌ２（ＳｉＯ４）３、Ｍｎ３Ａｌ２（ＳｉＯ４）３、Ｃａ３Ｆe２（ＳｉＯ４）３、Ｃａ３Ａｌ２（ＳｉＯ４）３、Ｃａ３Ｃｒ２（ＳｉＯ４）３、Ａｌ５Ｌｕ３Ｏ１２、ＧＡＬ、ＧａＹＡＧ、又はそれらの混合物などのガーネットを含むが、これらに限定されない材料を含む。
【０３８４】
一実施形態によれば、無機材料２は、前記無機材料２の大多数の元素に対して、０モル％、１モル％、５モル％、１０モル％、１５モル％、２０モル％、２５モル％、３０モル％、３５モル％、４０モル％、４５モル％、５０モル％、５５モル％、６０モル％、６５モル％、７０モル％、７５モル％、８０モル％の少量で有機分子を含む。
【０３８５】
一実施形態によれば、無機材料２は、ＳｉＯ２を含まない。
【０３８６】
一実施形態によれば、無機材料２は、純粋なＳｉＯ２、すなわち、１００％のＳｉＯ２からならない。
【０３８７】
一実施形態によれば、無機材料２は、ＳｉＯ２を少なくとも１％、２％、３％、４％、５％、６％、７％、８％、９％、１０％、１５％、２０％、２５％、３０％、３５％、４０％、４５％、５０％、５５％、６０％、６５％、７０％、７５％、８０％、８５％、９０％、９５％、又は１００％含む。
【０３８８】
一実施形態によれば、無機材料２は、ＳｉＯ２を１％、２％、３％、４％、５％、６％、７％、８％、９％、１０％、１５％、２０％、２５％、３０％、３５％、４０％、４５％、５０％、５５％、６０％、６５％、７０％、７５％、８０％、８５％、９０％、９５％、又は１００％未満含む。
【０３８９】
一実施形態によれば、無機材料２は、ＳｉＯ２前駆体を少なくとも１％、２％、３％、４％、５％、６％、７％、８％、９％、１０％、１５％、２０％、２５％、３０％、３５％、４０％、４５％、５０％、５５％、６０％、６５％、７０％、７５％、８０％、８５％、９０％、９５％、又は１００％含む。
【０３９０】
一実施形態によれば、無機材料２は、ＳｉＯ２前駆体を１％、２％、３％、４％、５％、６％、７％、８％、９％、１０％、１５％、２０％、２５％、３０％、３５％、４０％、４５％、５０％、５５％、６０％、６５％、７０％、７５％、８０％、８５％、９０％、９５％、又は１００％未満含む。
【０３９１】
一実施形態によれば、ＳｉＯ２前駆体の例には、テトラメチルオルトシリケート、テトラエチルオルトシリケート、ポリジエチオキシシラン（ｐｏｌｙｄｉｅｔｈｙｏｘｙｓｉｌａｎｅ）、例えば、ｎ−ブチルトリメトキシシラン、ｎ−オクチルトリメトキシシラン、ｎ−ドデシルトリメトキシシラン、ｎ−オクタデシルトリメトキシシラン、３−メルカプトプロピルトリメトキシシラン、１１−メルカプトウンデシルトリメトキシシラン、３−アミノプロピルトリメトキシシラン、１１−アミノウンデシルトリメトキシシラン、３−（２−（２−アミノエチルアミノ）エチルアミノ）プロピルトリメトキシシラン、３−（トリメトキシシリル）プロピルメタクリレート、３−（アミノプロピル）トリメトキシシランなどのアルキルトリメトキシシラン、又はそれらの混合物が含まれるが、これらに限定されない。
【０３９２】
一実施形態によれば、無機材料２は、純粋なＡｌ２Ｏ３、すなわち、１００％のＳｉＯ２からならない。
【０３９３】
一実施形態によれば、無機材料２は、Ａｌ２Ｏ３を少なくとも１％、２％、３％、４％、５％、６％、７％、８％、９％、１０％、１５％、２０％、２５％、３０％、３５％、４０％、４５％、５０％、５５％、６０％、６５％、７０％、７５％、８０％、８５％、９０％、９５％、又は１００％含む。
【０３９４】
一実施形態によれば、無機材料２は、Ａｌ２Ｏ３を１％、２％、３％、４％、５％、６％、７％、８％、９％、１０％、１５％、２０％、２５％、３０％、３５％、４０％、４５％、５０％、５５％、６０％、６５％、７０％、７５％、８０％、８５％、９０％、９５％、又は１００％未満含む。
【０３９５】
一実施形態によれば、無機材料２は、Ａｌ２Ｏ３前駆体を少なくとも１％、２％、３％、４％、５％、６％、７％、８％、９％、１０％、１５％、２０％、２５％、３０％、３５％、４０％、４５％、５０％、５５％、６０％、６５％、７０％、７５％、８０％、８５％、９０％、９５％、又は１００％含む。
【０３９６】
一実施形態によれば、無機材料２は、Ａｌ２Ｏ３前駆体を１％、２％、３％、４％、５％、６％、７％、８％、９％、１０％、１５％、２０％、２５％、３０％、３５％、４０％、４５％、５０％、５５％、６０％、６５％、７０％、７５％、８０％、８５％、９０％、９５％、又は１００％未満含む。
【０３９７】
一実施形態によれば、無機材料２は、ＴｉＯ２を含まない。
【０３９８】
一実施形態によれば、無機材料２は、純粋なＴｉＯ２、すなわち、１００％のＴｉＯ２からならない。
【０３９９】
一実施形態によれば、無機材料２は、ゼオライトを含まない。
【０４００】
一実施形態によれば、無機材料２は、純粋なゼオライト、すなわち、１００％のゼオライトからならない。
【０４０１】
一実施形態によれば、無機材料２は、ガラスを含まない。
【０４０２】
一実施形態によれば、無機材料２は、ビトリファイドガラスを含まない。
【０４０３】
一実施形態によれば、無機ポリマーは、炭素を含まないポリマーである。
【０４０４】
一実施形態によれば、無機ポリマーは、ポリシラン、ポリシロキサン（又はシリコーン）、ポリチアジル、ポリアルミノケイ酸塩、ポリゲルマン、ポリスタンナン、ポリボラジレン、ポリホスファゼン、ポリジクロロホスファゼン、ポリスルフィド、ポリ硫黄及び／又は窒化物から選択される。一実施形態によれば、無機ポリマーは、液体結晶ポリマーである。
【０４０５】
一実施形態によれば、無機ポリマーは、天然又は合成のポリマーである。一実施形態によれば、無機ポリマーは、無機反応、ラジカル重合、重縮合、重付加、又は開環重合（ＲＯＰ）によって合成される。一実施形態によれば、無機ポリマーは、ホモポリマー又はコポリマーである。一実施形態によれば、無機ポリマーは、線形、分岐であり、かつ／又は架橋されている。一実施形態によれば、無機ポリマーは、アモルファス、半結晶又は結晶である。
【０４０６】
一実施形態によれば、無機ポリマーは、２０００ｇ／ｍｏｌ〜５．１０６ｇ／ｍｏｌ、好ましくは、５０００ｇ／ｍｏｌ〜４．１０６ｇ／ｍｏｌ、６０００〜４．１０６、７０００〜４．１０６、８０００〜４．１０６、９０００〜４．１０６、１００００〜４．１０６、１５０００〜４．１０６、２００００〜４．１０６、２５０００〜４．１０６、３００００〜４．１０６、３５０００〜４．１０６、４００００〜４．１０６、４５０００〜４．１０６、５００００〜４．１０６、５５０００〜４．１０６、６００００〜４．１０６、６５０００〜４．１０６、７００００〜４．１０６、７５０００〜４．１０６、８００００〜４．１０６、８５０００〜４．１０６、９００００〜４．１０６、９５０００〜４．１０６、１０００００〜４．１０６、２０００００〜４．１０６、３０００００〜４．１０６、４０００００〜４．１０６、５０００００〜４．１０６、６０００００〜４．１０６、７０００００〜４．１０６、８０００００〜４.１０６、９０００００〜４．１０６、１．１０６〜４．１０６、２．１０６〜４．１０６、３．１０６ｇ／ｍｏｌ〜４．１０６ｇ／ｍｏｌの範囲の平均分子量を有する。
【０４０７】
一実施形態によれば、無機材料２は、追加のヘテロ元素を含み、前記追加のヘテロ元素には、Ｃｄ、Ｓ、Ｓｅ、Ｚｎ、Ｉｎ、Ｔｅ、Ｈｇ、Ｓｎ、Ｃｕ、Ｎ、Ｇａ、Ｓｂ、Ｔｌ、Ｍｏ、Ｐｄ、Ｃｅ、Ｗ、Ｃｏ、Ｍｎ、Ｓｉ、Ｇｅ、Ｂ、Ｐ、Ａｌ、Ａｓ、Ｆｅ、Ｔｉ、Ｚｒ、Ｎｉ、Ｃａ、Ｎａ、Ｂａ、Ｋ、Ｍｇ、Ｐｂ、Ａｇ、Ｖ、Ｂｅ、Ｉｒ、Ｓｃ、Ｎｂ、Ｔａ、又はそれらの混合物が含まれるが、これらに限定されない。この実施形態において、ヘテロ元素は、加熱工程中に複合粒子１に拡散することができる。それらは、複合粒子１内部にナノクラスターを形成し得る。これらの元素は、加熱工程中に前記複合粒子１の特異的性質の劣化を制限し、かつ／又は良好な熱伝導体であれば、熱を放出し、かつ／又は電荷を排出することができる。
【０４０８】
一実施形態によれば、無機材料２は、前記無機材料２の大多数の元素に対して、０モル％、１モル％、５モル％、１０モル％、１５モル％、２０モル％、２５モル％、３０モル％、３５モル％、４０モル％、４５モル％、５０モル％の少量で追加のヘテロ元素を含む。
【０４０９】
一実施形態によれば、無機材料２は、Ａｌ２Ｏ３、ＳｉＯ２、ＭｇＯ、ＺｎＯ、ＺｒＯ２、ＴｉＯ２、ＩｒＯ２、ＳｎＯ２、ＢａＯ、ＢａＳＯ４、ＢｅＯ、ＣａＯ、ＣｅＯ２、ＣｕＯ、Ｃｕ２Ｏ、ＤｙＯ３、Ｆｅ２Ｏ３、Ｆｅ３Ｏ４、ＧｅＯ２、ＨｆＯ２、Ｌｕ２Ｏ３、Ｎｂ２Ｏ５、Ｓｃ２Ｏ３、ＴａＯ５、ＴｅＯ２、又はＹ２Ｏ３の追加のナノ粒子を含む。これらの追加のナノ粒子は、良好な熱伝導体であれば、熱を放出し、かつ／又は電荷を排出し、かつ／又は入射光を散乱させることができる。
【０４１０】
一実施形態によれば、無機材料２は、複合粒子１と比較して、重量で少なくとも１００ｐｐｍ、２００ｐｐｍ、３００ｐｐｍ、４００ｐｐｍ、５００ｐｐｍ、６００ｐｐｍ、７００ｐｐｍ、８００ｐｐｍ、９００ｐｐｍ、１０００ｐｐｍ、１１００ｐｐｍ、１２００ｐｐｍ、１３００ｐｐｍ、１４００ｐｐｍ、１５００ｐｐｍ、１６００ｐｐｍ、１７００ｐｐｍ、１８００ｐｐｍ、１９００ｐｐｍ、２０００ｐｐｍ、２１００ｐｐｍ、２２００ｐｐｍ、２３００ｐｐｍ、２４００ｐｐｍ、２５００ｐｐｍ、２６００ｐｐｍ、２７００ｐｐｍ、２８００ｐｐｍ、２９００ｐｐｍ、３０００ｐｐｍ、３１００ｐｐｍ、３２００ｐｐｍ、３３００ｐｐｍ、３４００ｐｐｍ、３５００ｐｐｍ、３６００ｐｐｍ、３７００ｐｐｍ、３８００ｐｐｍ、３９００ｐｐｍ、４０００ｐｐｍ、４１００ｐｐｍ、４２００ｐｐｍ、４３００ｐｐｍ、４４００ｐｐｍ、４５００ｐｐｍ、４６００ｐｐｍ、４７００ｐｐｍ、４８００ｐｐｍ、４９００ｐｐｍ、５０００ｐｐｍ、５１００ｐｐｍ、５２００ｐｐｍ、５３００ｐｐｍ、５４００ｐｐｍ、５５００ｐｐｍ、５６００ｐｐｍ、５７００ｐｐｍ、５８００ｐｐｍ、５９００ｐｐｍ、６０００ｐｐｍ、６１００ｐｐｍ、６２００ｐｐｍ、６３００ｐｐｍ、６４００ｐｐｍ、６５００ｐｐｍ、６６００ｐｐｍ、６７００ｐｐｍ、６８００ｐｐｍ、６９００ｐｐｍ、７０００ｐｐｍ、７１００ｐｐｍ、７２００ｐｐｍ、７３００ｐｐｍ、７４００ｐｐｍ、７５００ｐｐｍ、７６００ｐｐｍ、７７００ｐｐｍ、７８００ｐｐｍ、７９００ｐｐｍ、８０００ｐｐｍ、８１００ｐｐｍ、８２００ｐｐｍ、８３００ｐｐｍ、８４００ｐｐｍ、８５００ｐｐｍ、８６００ｐｐｍ、８７００ｐｐｍ、８８００ｐｐｍ、８９００ｐｐｍ、９０００ｐｐｍ、９１００ｐｐｍ、９２００ｐｐｍ、９３００ｐｐｍ、９４００ｐｐｍ、９５００ｐｐｍ、９６００ｐｐｍ、９７００ｐｐｍ、９８００ｐｐｍ、９９００ｐｐｍ、１００００ｐｐｍ、１０５００ｐｐｍ、１１０００ｐｐｍ、１１５００ｐｐｍ、１２０００ｐｐｍ、１２５００ｐｐｍ、１３０００ｐｐｍ、１３５００ｐｐｍ、１４０００ｐｐｍ、１４５００ｐｐｍ、１５０００ｐｐｍ、１５５００ｐｐｍ、１６０００ｐｐｍ、１６５００ｐｐｍ、１７０００ｐｐｍ、１７５００ｐｐｍ、１８０００ｐｐｍ、１８５００ｐｐｍ、１９０００ｐｐｍ、１９５００ｐｐｍ、２００００ｐｐｍ、３００００ｐｐｍ、４００００ｐｐｍ、５００００ｐｐｍ、６００００ｐｐｍ、７００００ｐｐｍ、８００００ｐｐｍ、９００００ｐｐｍ、１０００００ｐｐｍ、１１００００ｐｐｍ、１２００００ｐｐｍ、１３００００ｐｐｍ、１４００００ｐｐｍ、１５００００ｐｐｍ、１６００００ｐｐｍ、１７００００ｐｐｍ、１８００００ｐｐｍ、１９００００ｐｐｍ、２０００００ｐｐｍ、２１００００ｐｐｍ、２２００００ｐｐｍ、２３００００ｐｐｍ、２４００００ｐｐｍ、２５００００ｐｐｍ、２６００００ｐｐｍ、２７００００ｐｐｍ、２８００００ｐｐｍ、２９００００ｐｐｍ、３０００００ｐｐｍ、３１００００ｐｐｍ、３２００００ｐｐｍ、３３００００ｐｐｍ、３４００００ｐｐｍ、３５００００ｐｐｍ、３６００００ｐｐｍ、３７００００ｐｐｍ、３８００００ｐｐｍ、３９００００ｐｐｍ、４０００００ｐｐｍ、４１００００ｐｐｍ、４２００００ｐｐｍ、４３００００ｐｐｍ、４４００００ｐｐｍ、４５００００ｐｐｍ、４６００００ｐｐｍ、４７００００ｐｐｍ、４８００００ｐｐｍ、４９００００ｐｐｍ、又は５０００００ｐｐｍのレベルの少量で追加のナノ粒子を含む。
【０４１１】
一実施形態によれば、無機材料２は、４５０ｎｍで１．０〜３．０、１．２〜２．６、１．４〜２．０の範囲の屈折率を有する。
【０４１２】
一実施形態によれば、無機材料２は、４５０ｎｍで少なくとも１．０、１．１、１．２、１．３、１．４、１．５、１．６、１．７、１．８、１．９、２．０、２．１、２．２、２．３、２．４、２．５、２．６、２．７、２．８、２．９、又は３．０の屈折率を有する。
【０４１３】
一実施形態によれば、ナノ粒子３は、５０μｍ、４０μｍ、３０μｍ、２０μｍ、１０μｍ、１μｍ、９５０ｎｍ、９００ｎｍ、８５０ｎｍ、８００ｎｍ、７５０ｎｍ、７００ｎｍ、６５０ｎｍ、６００ｎｍ、５５０ｎｍ、５００ｎｍ、４５０ｎｍ、４００ｎｍ、３５０ｎｍ、３００ｎｍ、２５０ｎｍよりも低い、又は２００ｎｍよりも低い波長を有する入射光を吸収する。
【０４１４】
一実施形態によれば、ナノ粒子３は、発光ナノ粒子である。
【０４１５】
一実施形態によれば、該発光ナノ粒子は、蛍光ナノ粒子である。
【０４１６】
一実施形態によれば、該発光ナノ粒子は、燐光ナノ粒子である。
【０４１７】
一実施形態によれば、該発光ナノ粒子は、化学発光ナノ粒子である。
【０４１８】
一実施形態によれば、該発光ナノ粒子は、摩擦発光ナノ粒子である。
【０４１９】
一実施形態によれば、該発光ナノ粒子は、少なくとも１つの発光ピークを有する発光スペクトルを示し、前記発光ピークは、４００ｎｍ〜５０μｍの範囲の最大発光波長を有する。
【０４２０】
一実施形態によれば、該発光ナノ粒子は、少なくとも１つの発光ピークを有する発光スペクトルを示し、前記発光ピークは、４００ｎｍ〜５００ｎｍの範囲の最大発光波長を有する。この実施形態において、該発光ナノ粒子は、青色光を放つ。
【０４２１】
一実施形態によれば、該発光ナノ粒子は、少なくとも１つの発光ピークを有する発光スペクトルを示し、前記発光ピークは、５００ｎｍ〜５６０ｎｍの範囲、より好ましくは、５１５ｎｍ〜５４５ｎｍの範囲の最大発光波長を有する。この実施形態において、該発光ナノ粒子は、緑色の光を放つ。
【０４２２】
一実施形態によれば、該発光ナノ粒子は、少なくとも１つの発光ピークを有する発光スペクトルを示し、前記発光ピークは、５６０ｎｍ〜５９０ｎｍの範囲の最大発光波長を有する。この実施形態において、該発光ナノ粒子は、黄色光を放つ。
【０４２３】
一実施形態によれば、該発光ナノ粒子は、少なくとも１つの発光ピークを有する発光スペクトルを示し、前記発光ピークは、５９０ｎｍ〜７５０ｎｍの範囲、より好ましくは、６１０ｎｍ〜６５０ｎｍの範囲の波長の最大発光波長を有する。この実施形態において、該発光ナノ粒子は、赤色光を放つ。
【０４２４】
一実施形態によれば、該発光ナノ粒子は、少なくとも１つの発光ピークを有する発光スペクトルを示し、前記発光ピークは、７５０ｎｍ〜５０μｍの範囲の最大発光波長を有する。この実施形態において、該発光ナノ粒子は、近赤外、中赤外、又は赤外光を放つ。
【０４２５】
一実施形態によれば、該発光ナノ粒子は、半値全幅が９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い少なくとも１つの発光ピークを有する発光スペクトルを示す。
【０４２６】
一実施形態によれば、該発光ナノ粒子は、１／４値全幅が９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い少なくとも１つの発光ピークを有する発光スペクトルを示す。
【０４２７】
一実施形態によれば、該発光ナノ粒子は、厳密に４０ｎｍ、３０ｎｍ、２５ｎｍ、２０ｎｍ、１５ｎｍ、又は１０ｎｍよりも低い半値全幅を有する少なくとも１つの発光ピークを有する発光スペクトルを示す。
【０４２８】
一実施形態によれば、該発光ナノ粒子は、厳密に４０ｎｍ、３０ｎｍ、２５ｎｍ、２０ｎｍ、１５ｎｍ、又は１０ｎｍよりも低い１／４値全幅を有する少なくとも１つの発光ピークを有する発光スペクトルを示す。
【０４２９】
一実施形態によれば、該発光ナノ粒子は、少なくとも５％、１０％、１５％、２０％、２５％、３０％、３５％、４０％、４５％、５０％、５５％、６０％、６５％、７０％、７５％、８０％、８５％、９０％、又は１００％の光発光量子収率（ＰＬＱＹ）を有する。
【０４３０】
一実施形態によれば、該発光ナノ粒子は、少なくとも０．１ナノ秒、０．２ナノ秒、０．３ナノ秒、０．４ナノ秒、０．５ナノ秒、０．６ナノ秒、０．７ナノ秒、０．８ナノ秒、０．９ナノ秒、１ナノ秒、２ナノ秒、３ナノ秒、４ナノ秒、５ナノ秒、６ナノ秒、７ナノ秒、８ナノ秒、９ナノ秒、１０ナノ秒、１１ナノ秒、１２ナノ秒、１３ナノ秒、１４ナノ秒、１５ナノ秒、１６ナノ秒、１７ナノ秒、１８ナノ秒、１９ナノ秒、２０ナノ秒、２１ナノ秒、２２ナノ秒、２３ナノ秒、２４ナノ秒、２５ナノ秒、２６ナノ秒、２７ナノ秒、２８ナノ秒、２９ナノ秒、３０ナノ秒、３１ナノ秒、３２ナノ秒、３３ナノ秒、３４ナノ秒、３５ナノ秒、３６ナノ秒、３７ナノ秒、３８ナノ秒、３９ナノ秒、４０ナノ秒、４１ナノ秒、４２ナノ秒、４３ナノ秒、４４ナノ秒、４５ナノ秒、４６ナノ秒、４７ナノ秒、４８ナノ秒、４９ナノ秒、５０ナノ秒、１００ナノ秒、１５０ナノ秒、２００ナノ秒、２５０ナノ秒、３００ナノ秒、３５０ナノ秒、４００ナノ秒、４５０ナノ秒、５００ナノ秒、５５０ナノ秒、６００ナノ秒、６５０ナノ秒、７００ナノ秒、７５０ナノ秒、８００ナノ秒、８５０ナノ秒、９００ナノ秒、９５０ナノ秒、又は１マイクロ秒の平均蛍光寿命を有する。
【０４３１】
一実施形態によれば、該発光ナノ粒子は、半導体ナノ粒子である。
【０４３２】
一実施形態によれば、該発光ナノ粒子は、半導体ナノ結晶である。
【０４３３】
一実施形態によれば、ナノ粒子３は、プラズモンナノ粒子である。
【０４３４】
一実施形態によれば、ナノ粒子３は、磁性ナノ粒子である。
【０４３５】
一実施形態によれば、ナノ粒子３は、強磁性ナノ粒子である。
【０４３６】
一実施形態によれば、ナノ粒子３は、常磁性ナノ粒子である。
【０４３７】
一実施形態によれば、ナノ粒子３は、超常磁性ナノ粒子である。
【０４３８】
一実施形態によれば、ナノ粒子３は、反磁性ナノ粒子である。
【０４３９】
一実施形態によれば、ナノ粒子３は、触媒特性ナノ粒子である。
【０４４０】
一実施形態によれば、ナノ粒子３は、光起電力特性を有する。
【０４４１】
一実施形態によれば、ナノ粒子３は、焦電ナノ粒子である。
【０４４２】
一実施形態によれば、ナノ粒子３は、強誘電体ナノ粒子である。
【０４４３】
一実施形態によれば、ナノ粒子３は、光散乱ナノ粒子である。
【０４４４】
一実施形態によれば、ナノ粒子３は、電気絶縁性である。
【０４４５】
一実施形態によれば、ナノ粒子３は、電気伝導性である。
【０４４６】
一実施形態によれば、ナノ粒子３は、１×１０−２０〜１０７Ｓ／ｍ、好ましくは、１×１０−１５〜５Ｓ／ｍ、より好ましくは、１×１０−７〜１Ｓ／ｍの範囲の標準的な条件での電気伝導性を有する。
【０４４７】
一実施形態によれば、ナノ粒子３は、少なくとも１×１０−２０Ｓ／ｍ、０．５×１０−１９Ｓ／ｍ、１×１０−１９Ｓ／ｍ、０．５×１０−１８Ｓ／ｍ、１×１０−１８Ｓ／ｍ、０．５×１０−１７Ｓ／ｍ、１×１０−１７Ｓ／ｍ、０．５×１０−１６Ｓ／ｍ、１×１０−１６Ｓ／ｍ、０．５×１０−１５Ｓ／ｍ、１×１０−１５Ｓ／ｍ、０．５×１０−１４Ｓ／ｍ、１×１０−１４Ｓ／ｍ、０．５×１０−１３Ｓ／ｍ、１×１０−１３Ｓ／ｍ、０．５×１０−１２Ｓ／ｍ、１×１０−１２Ｓ／ｍ、０．５×１０−１１Ｓ／ｍ、１×１０−１１Ｓ／ｍ、０．５×１０−１０Ｓ／ｍ、１×１０−１０Ｓ／ｍ、０．５×１０−９Ｓ／ｍ、１×１０−９Ｓ／ｍ、０．５×１０−８Ｓ／ｍ、１×１０−８Ｓ／ｍ、０．５×１０−７Ｓ／ｍ、１×１０−７Ｓ／ｍ、０．５×１０−６Ｓ／ｍ、１×１０−６Ｓ／ｍ、０．５×１０−５Ｓ／ｍ、１×１０−５Ｓ／ｍ、０．５×１０−４Ｓ／ｍ、１×１０−４Ｓ／ｍ、０．５×１０−３Ｓ／ｍ、１×１０−３Ｓ／ｍ、０．５×１０−２Ｓ／ｍ、１×１０−２Ｓ／ｍ、０．５×１０−１Ｓ／ｍ、１×１０−１Ｓ／ｍ、０．５Ｓ／ｍ、１Ｓ／ｍ、１．５Ｓ／ｍ、２Ｓ／ｍ、２．５Ｓ／ｍ、３Ｓ／ｍ、３．５Ｓ／ｍ、４Ｓ／ｍ、４．５Ｓ／ｍ、５Ｓ／ｍ、５．５Ｓ／ｍ、６Ｓ／ｍ、６．５Ｓ／ｍ、７Ｓ／ｍ、７．５Ｓ／ｍ、８Ｓ／ｍ、８．５Ｓ／ｍ、９Ｓ／ｍ、９．５Ｓ／ｍ、１０Ｓ／ｍ、５０Ｓ／ｍ、１０２Ｓ／ｍ、５×１０２Ｓ／ｍ、１０３Ｓ／ｍ、５×１０３Ｓ／ｍ、１０４Ｓ／ｍ、５×１０４Ｓ／ｍ、１０５Ｓ／ｍ、５×１０５Ｓ／ｍ、１０６Ｓ／ｍ、５×１０６Ｓ／ｍ、又は１０７Ｓ／ｍの標準的な条件下で電気伝導性を有する。
【０４４８】
一実施形態によれば、ナノ粒子３の電気伝導性は、例えば、インピーダンス分光計を用いて測定され得る。
【０４４９】
一実施形態によれば、ナノ粒子３は、熱伝導性である。
【０４５０】
一実施形態によれば、ナノ粒子３は、０．１〜４５０Ｗ／（ｍ．Ｋ）、好ましくは、１〜２００Ｗ／（ｍ．Ｋ）、より好ましくは、１０〜１５０Ｗ／（ｍ．Ｋ）の範囲の標準的な条件での熱伝導性を有する。
【０４５１】
一  
【０４５２】
一実施形態によれば、ナノ粒子３は、少なくとも０．１Ｗ／（ｍ．Ｋ）、０．２Ｗ／（ｍ．Ｋ）、０．３Ｗ／（ｍ．Ｋ）、０．４Ｗ／（ｍ．Ｋ）、０．５Ｗ／（ｍ．Ｋ）、０．６Ｗ／（ｍ．Ｋ）、０．７Ｗ／（ｍ．Ｋ）、０．８Ｗ／（ｍ．Ｋ）、０．９Ｗ／（ｍ．Ｋ）、１Ｗ／（ｍ．Ｋ）、１．１Ｗ／（ｍ．Ｋ）、１．２Ｗ／（ｍ．Ｋ）、１．３Ｗ／（ｍ．Ｋ）、１．４Ｗ／（ｍ．Ｋ）、１．５Ｗ／（ｍ．Ｋ）、１．６Ｗ／（ｍ．Ｋ）、１．７Ｗ／（ｍ．Ｋ）、１．８Ｗ／（ｍ．Ｋ）、１．９Ｗ／（ｍ．Ｋ）、２Ｗ／（ｍ．Ｋ）、２．１Ｗ／（ｍ．Ｋ）、２．２Ｗ／（ｍ．Ｋ）、２．３Ｗ／（ｍ．Ｋ）、２．４Ｗ／（ｍ．Ｋ）、２．５Ｗ／（ｍ．Ｋ）、２．６Ｗ／（ｍ．Ｋ）、２．７Ｗ／（ｍ．Ｋ）、２．８Ｗ／（ｍ．Ｋ）、２．９Ｗ／（ｍ．Ｋ）、３Ｗ／（ｍ．Ｋ）、３．１Ｗ／（ｍ．Ｋ）、３．２Ｗ／（ｍ．Ｋ）、３．３Ｗ／（ｍ．Ｋ）、３．４Ｗ／（ｍ．Ｋ）、３．５Ｗ／（ｍ．Ｋ）、３．６Ｗ／（ｍ．Ｋ）、３．７Ｗ／（ｍ．Ｋ）、３．８Ｗ／（ｍ．Ｋ）、３．９Ｗ／（ｍ．Ｋ）、４Ｗ／（ｍ．Ｋ）、４．１Ｗ／（ｍ．Ｋ）、４．２Ｗ／（ｍ．Ｋ）、４．３Ｗ／（ｍ．Ｋ）、４．４Ｗ／（ｍ．Ｋ）、４．５Ｗ／（ｍ．Ｋ）、４．６Ｗ／（ｍ．Ｋ）、４．７Ｗ／（ｍ．Ｋ）、４．８Ｗ／（ｍ．Ｋ）、４．９Ｗ／（ｍ．Ｋ）、５Ｗ／（ｍ．Ｋ）、５．１Ｗ／（ｍ．Ｋ）、５．２Ｗ／（ｍ．Ｋ）、５．３Ｗ／（ｍ．Ｋ）、５．４Ｗ／（ｍ．Ｋ）、５．５Ｗ／（ｍ．Ｋ）、５．６Ｗ／（ｍ．Ｋ）、５．７Ｗ／（ｍ．Ｋ）、５．８Ｗ／（ｍ．Ｋ）、５．９Ｗ／（ｍ．Ｋ）、６Ｗ／（ｍ．Ｋ）、６．１Ｗ／（ｍ．Ｋ）、６．２Ｗ／（ｍ．Ｋ）、６．３Ｗ／（ｍ．Ｋ）、６．４Ｗ／（ｍ．Ｋ）、６．５Ｗ／（ｍ．Ｋ）、６．６Ｗ／（ｍ．Ｋ）、６．７Ｗ／（ｍ．Ｋ）、６．８Ｗ／（ｍ．Ｋ）、６．９Ｗ／（ｍ．Ｋ）、７Ｗ／（ｍ．Ｋ）、７．１Ｗ／（ｍ．Ｋ）、７．２Ｗ／（ｍ．Ｋ）、７．３Ｗ／（ｍ．Ｋ）、７．４Ｗ／（ｍ．Ｋ）、７．５Ｗ／（ｍ．Ｋ）、７．６Ｗ／（ｍ．Ｋ）、７．７Ｗ／（ｍ．Ｋ）、７．８Ｗ／（ｍ．Ｋ）、７．９Ｗ／（ｍ．Ｋ）、８Ｗ／（ｍ．Ｋ）、８．１Ｗ／（ｍ．Ｋ）、８．２Ｗ／（ｍ．Ｋ）、８．３Ｗ／（ｍ．Ｋ）、８．４Ｗ／（ｍ．Ｋ）、８．５Ｗ／（ｍ．Ｋ）、８．６Ｗ／（ｍ．Ｋ）、８．７Ｗ／（ｍ．Ｋ）、８．８Ｗ／（ｍ．Ｋ）、８．９Ｗ／（ｍ．Ｋ）、９Ｗ／（ｍ．Ｋ）、９．１Ｗ／（ｍ．Ｋ）、９．２Ｗ／（ｍ．Ｋ）、９．３Ｗ／（ｍ．Ｋ）、９．４Ｗ／（ｍ．Ｋ）、９．５Ｗ／（ｍ．Ｋ）、９．６Ｗ／（ｍ．Ｋ）、９．７Ｗ／（ｍ．Ｋ）、９．８Ｗ／（ｍ．Ｋ）、９．９Ｗ／（ｍ．Ｋ）、１０Ｗ／（ｍ．Ｋ）、１０．１／（ｍ．Ｋ）、１０．２Ｗ／（ｍ．Ｋ）、１０．３Ｗ／（ｍ．Ｋ）、１０．４Ｗ／（ｍ．Ｋ）、１０．５Ｗ／（ｍ．Ｋ）、１０．６Ｗ／（ｍ．Ｋ）、１０．７Ｗ／（ｍ．Ｋ）、１０．８Ｗ／（ｍ．Ｋ）、１０．９Ｗ／（ｍ．Ｋ）、１１Ｗ／（ｍ．Ｋ）、１１．１Ｗ／（ｍ．Ｋ）、１１．２Ｗ／（ｍ．Ｋ）、１１．３Ｗ／（ｍ．Ｋ）、１１．４Ｗ／（ｍ．Ｋ）、１１．５Ｗ／（ｍ．Ｋ）、１１．６Ｗ／（ｍ．Ｋ）、１１．７Ｗ／（ｍ．Ｋ）、１１．８Ｗ／（ｍ．Ｋ）、１１．９Ｗ／（ｍ．Ｋ）、１２Ｗ／（ｍ．Ｋ）、１２．１Ｗ／（ｍ．Ｋ）、１２．２Ｗ／（ｍ．Ｋ）、１２．３Ｗ／（ｍ．Ｋ）、１２．４Ｗ／（ｍ．Ｋ）、１２．５Ｗ／（ｍ．Ｋ）、１２．６Ｗ／（ｍ．Ｋ）、１２．７Ｗ／（ｍ．Ｋ）、１２．８Ｗ／（ｍ．Ｋ）、１２．９Ｗ／（ｍ．Ｋ）、１３Ｗ／（ｍ．Ｋ）、１３．１Ｗ／（ｍ．Ｋ）、１３．２Ｗ／（ｍ．Ｋ）、１３．３Ｗ／（ｍ．Ｋ）、１３．４Ｗ／（ｍ．Ｋ）、１３．５Ｗ／（ｍ．Ｋ）、１３．６Ｗ／（ｍ．Ｋ）、１３．７Ｗ／（ｍ．Ｋ）、１３．８Ｗ／（ｍ．Ｋ）、１３．９Ｗ／（ｍ．Ｋ）、１４Ｗ／（ｍ．Ｋ）、１４．１Ｗ／（ｍ．Ｋ）、１４．２Ｗ／（ｍ．Ｋ）、１４．３Ｗ／（ｍ．Ｋ）、１４．４Ｗ／（ｍ．Ｋ）、１４．５Ｗ／（ｍ．Ｋ）、１４．６Ｗ／（ｍ．Ｋ）、１４．７Ｗ／（ｍ．Ｋ）、１４．８Ｗ／（ｍ．Ｋ）、１４．９Ｗ／（ｍ．Ｋ）、１５Ｗ／（ｍ．Ｋ）、１５．１Ｗ／（ｍ．Ｋ）、１５．２Ｗ／（ｍ．Ｋ）、１５．３Ｗ／（ｍ．Ｋ）、１５．４Ｗ／（ｍ．Ｋ）、１５．５Ｗ／（ｍ．Ｋ）、１５．６Ｗ／（ｍ．Ｋ）、１５．７Ｗ／（ｍ．Ｋ）、１５．８Ｗ／（ｍ．Ｋ）、１５．９Ｗ／（ｍ．Ｋ）、１６Ｗ／（ｍ．Ｋ）、１６．１Ｗ／（ｍ．Ｋ）、１６．２Ｗ／（ｍ．Ｋ）、１６．３Ｗ／（ｍ．Ｋ）、１６．４Ｗ／（ｍ．Ｋ）、１６．５Ｗ／（ｍ．Ｋ）、１６．６Ｗ／（ｍ．Ｋ）、１６．７Ｗ／（ｍ．Ｋ）、１６．８Ｗ／（ｍ．Ｋ）、１６．９Ｗ／（ｍ．Ｋ）、１７Ｗ／（ｍ．Ｋ）、１７．１Ｗ／（ｍ．Ｋ）、１７．２Ｗ／（ｍ．Ｋ）、１７．３Ｗ／（ｍ．Ｋ）、１７．４Ｗ／（ｍ．Ｋ）、１７．５Ｗ／（ｍ．Ｋ）、１７．６Ｗ／（ｍ．Ｋ）、１７．７Ｗ／（ｍ．Ｋ）、１７．８Ｗ／（ｍ．Ｋ）、１７．９Ｗ／（ｍ．Ｋ）、１８Ｗ／（ｍ．Ｋ）、１８．１Ｗ／（ｍ．Ｋ）、１８．２Ｗ／（ｍ．Ｋ）、１８．３Ｗ／（ｍ．Ｋ）、１８．４Ｗ／（ｍ．Ｋ）、１８．５Ｗ／（ｍ．Ｋ）、１８．６Ｗ／（ｍ．Ｋ）、１８．７Ｗ／（ｍ．Ｋ）、１８．８Ｗ／（ｍ．Ｋ）、１８．９Ｗ／（ｍ．Ｋ）、１９Ｗ／（ｍ．Ｋ）、１９．１Ｗ／（ｍ．Ｋ）、１９．２Ｗ／（ｍ．Ｋ）、１９．３Ｗ／（ｍ．Ｋ）、１９．４Ｗ／（ｍ．Ｋ）、１９．５Ｗ／（ｍ．Ｋ）、１９．６Ｗ／（ｍ．Ｋ）、１９．７Ｗ／（ｍ．Ｋ）、１９．８Ｗ／（ｍ．Ｋ）、１９．９Ｗ／（ｍ．Ｋ）、２０Ｗ／（ｍ．Ｋ）、２０．１Ｗ／（ｍ．Ｋ）、２０．２Ｗ／（ｍ．Ｋ）、２０．３Ｗ／（ｍ．Ｋ）、２０．４Ｗ／（ｍ．Ｋ）、２０．５Ｗ／（ｍ．Ｋ）、２０．６Ｗ／（ｍ．Ｋ）、２０．７Ｗ／（ｍ．Ｋ）、２０．８Ｗ／（ｍ．Ｋ）、２０．９Ｗ／（ｍ．Ｋ）、２１Ｗ／（ｍ．Ｋ）、２１．１Ｗ／（ｍ．Ｋ）、２１．２Ｗ／（ｍ．Ｋ）、２１．３Ｗ／（ｍ．Ｋ）、２１．４Ｗ／（ｍ．Ｋ）、２１．５Ｗ／（ｍ．Ｋ）、２１．６Ｗ／（ｍ．Ｋ）、２１．７Ｗ／（ｍ．Ｋ）、２１．８Ｗ／（ｍ．Ｋ）、２１．９Ｗ／（ｍ．Ｋ）、２２Ｗ／（ｍ．Ｋ）、２２．１Ｗ／（ｍ．Ｋ）、２２．２Ｗ／（ｍ．Ｋ）、２２．３Ｗ／（ｍ．Ｋ）、２２．４Ｗ／（ｍ．Ｋ）、２２．５Ｗ／（ｍ．Ｋ）、２２．６Ｗ／（ｍ．Ｋ）、２２．７Ｗ／（ｍ．Ｋ）、２２．８Ｗ／（ｍ．Ｋ）、２２．９Ｗ／（ｍ．Ｋ）、２３Ｗ／（ｍ．Ｋ）、２３．１Ｗ／（ｍ．Ｋ）、２３．２Ｗ／（ｍ．Ｋ）、２３．３Ｗ／（ｍ．Ｋ）、２３．４Ｗ／（ｍ．Ｋ）、２３．５Ｗ／（ｍ．Ｋ）、２３．６Ｗ／（ｍ．Ｋ）、２３．７Ｗ／（ｍ．Ｋ）、２３．８Ｗ／（ｍ．Ｋ）、２３．９Ｗ／（ｍ．Ｋ）、２４Ｗ／（ｍ．Ｋ）、２４．１Ｗ／（ｍ．Ｋ）、２４．２Ｗ／（ｍ．Ｋ）、２４．３Ｗ／（ｍ．Ｋ）、２４．４Ｗ／（ｍ．Ｋ）、２４．５Ｗ／（ｍ．Ｋ）、２４．６Ｗ／（ｍ．Ｋ）、２４．７Ｗ／（ｍ．Ｋ）、２４．８Ｗ／（ｍ．Ｋ）、２４．９Ｗ／（ｍ．Ｋ）、２５Ｗ／（ｍ．Ｋ）、３０Ｗ／（ｍ．Ｋ）、４０Ｗ／（ｍ．Ｋ）、５０Ｗ／（ｍ．Ｋ）、６０Ｗ／（ｍ．Ｋ）、７０Ｗ／（ｍ．Ｋ）、８０Ｗ／（ｍ．Ｋ）、９０Ｗ／（ｍ．Ｋ）、１００Ｗ／（ｍ．Ｋ）、１１０Ｗ／（ｍ．Ｋ）、１２０Ｗ／（ｍ．Ｋ）、１３０Ｗ／（ｍ．Ｋ）、１４０Ｗ／（ｍ．Ｋ）、１５０Ｗ／（ｍ．Ｋ）、１６０Ｗ／（ｍ．Ｋ）、１７０Ｗ／（ｍ．Ｋ）、１８０Ｗ／（ｍ．Ｋ）、１９０Ｗ／（ｍ．Ｋ）、２００Ｗ／（ｍ．Ｋ）、２１０Ｗ／（ｍ．Ｋ）、２２０Ｗ／（ｍ．Ｋ）、２３０Ｗ／（ｍ．Ｋ）、２４０Ｗ／（ｍ．Ｋ）、２５０Ｗ／（ｍ．Ｋ）、２６０Ｗ／（ｍ．Ｋ）、２７０Ｗ／（ｍ．Ｋ）、２８０Ｗ／（ｍ．Ｋ）、２９０Ｗ／（ｍ．Ｋ）、３００Ｗ／（ｍ．Ｋ）、３１０Ｗ／（ｍ．Ｋ）、３２０Ｗ／（ｍ．Ｋ）、３３０Ｗ／（ｍ．Ｋ）、３４０Ｗ／（ｍ．Ｋ）、３５０Ｗ／（ｍ．Ｋ）、３６０Ｗ／（ｍ．Ｋ）、３７０Ｗ／（ｍ．Ｋ）、３８０Ｗ／（ｍ．Ｋ）、３９０Ｗ／（ｍ．Ｋ）、４００Ｗ／（ｍ．Ｋ）、４１０Ｗ／（ｍ．Ｋ）、４２０Ｗ／（ｍ．Ｋ）、４３０Ｗ／（ｍ．Ｋ）、４４０Ｗ／（ｍ．Ｋ）、又は４５０Ｗ／（ｍ．Ｋ）の標準的な条件での熱伝導性を有する。
【０４５３】
一実施形態によれば、ナノ粒子３の熱伝導性は、定常状態の方法又は一過性の方法によって測定され得る。
【０４５４】
一実施形態によれば、ナノ粒子３は、断熱されている。
【０４５５】
一実施形態によれば、ナノ粒子３は、局所高温加熱システムである。
【０４５６】
一実施形態によれば、ナノ粒子３は、誘電体ナノ粒子である。
【０４５７】
一実施形態によれば、ナノ粒子３は、圧電ナノ粒子である。
【０４５８】
一実施形態によれば、ナノ粒子３の表面に付着している配位子は、無機材料２と接触している。この実施形態において、前記ナノ粒子３は無機材料２に結合しており、前記ナノ粒子３から電荷を排出することができる。これは、電荷に起因し得るナノ粒子３の表面での反応を防止する。
【０４５９】
一実施形態によれば、ナノ粒子３は疎水性である。
【０４６０】
一実施形態によれば、ナノ粒子３は親水性である。
【０４６１】
一実施形態によれば、ナノ粒子３は、水性溶媒、有機溶媒及び／又はそれらの混合物に分散可能である。
【０４６２】
一実施形態によれば、ナノ粒子３は、少なくとも０．５ｎｍ、１ｎｍ、２ｎｍ、３ｎｍ、４ｎｍ、５ｎｍ、６ｎｍ、７ｎｍ、８ｎｍ、９ｎｍ、１０ｎｍ、１１ｎｍ、１２ｎｍ、１３ｎｍ、１４ｎｍ、１５ｎｍ、１６ｎｍ、１７ｎｍ、１８ｎｍ、１９ｎｍ、２０ｎｍ、２１ｎｍ、２２ｎｍ、２３ｎｍ、２４ｎｍ、２５ｎｍ、２６ｎｍ、２７ｎｍ、２８ｎｍ、２９ｎｍ、３０ｎｍ、３１ｎｍ、３２ｎｍ、３３ｎｍ、３４ｎｍ、３５ｎｍ、３６ｎｍ、３７ｎｍ、３８ｎｍ、３９ｎｍ、４０ｎｍ、４１ｎｍ、４２ｎｍ、４３ｎｍ、４４ｎｍ、４５ｎｍ、４６ｎｍ、４７ｎｍ、４８ｎｍ、４９ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、１０５ｎｍ、１１０ｎｍ、１１５ｎｍ、１２０ｎｍ、１２５ｎｍ、１３０ｎｍ、１３５ｎｍ、１４０ｎｍ、１４５ｎｍ、１５０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７���μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、又は１ｍｍの平均サイズを有する。
【０４６３】
一実施形態によれば、ナノ粒子３の最大寸法は、少なくとも５ｎｍ、１０ｎｍ、１５ｎｍ、２０ｎｍ、２５ｎｍ、３０ｎｍ、３５ｎｍ、４０ｎｍ、４５ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、１０５ｎｍ、１１０ｎｍ、１１５ｎｍ、１２０ｎｍ、１２５ｎｍ、１３０ｎｍ、１３５ｎｍ、１４０ｎｍ、１４５ｎｍ、１５０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９��μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、又は１ｍｍである。
【０４６４】
一実施形態によれば、ナノ粒子３の最小寸法は、０．５ｎｍ、１ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１０．５ｎｍ、１１ｎｍ、１１．５ｎｍ、１２ｎｍ、１２．５ｎｍ、１３ｎｍ、１３．５ｎｍ、１４ｎｍ、１４．５ｎｍ、１５ｎｍ、１５．５ｎｍ、１６ｎｍ、１６．５ｎｍ、１７ｎｍ、１７．５ｎｍ、１８ｎｍ、１８．５ｎｍ、１９ｎｍ、１９．５ｎｍ、２０ｎｍ、３０ｎｍ、４０ｎｍ、５０ｎｍ、６０ｎｍ、７０ｎｍ、８０ｎｍ、９０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ又は１ｍｍである。
【０４６５】
一実施形態によれば、ナノ粒子３の最小寸法は、前記ナノ粒子３の最大寸法よりも少なくとも１．５、少なくとも２、少なくとも２．５、少なくとも３、少なくとも３．５、少なくとも４、少なくとも４．５、少なくとも５、少なくとも５．５、少なくとも６、少なくとも６．５、少なくとも７、少なくとも７．５、少なくとも８、少なくとも８．５、少なくとも９、少なくとも９．５、少なくとも１０、少なくとも１０．５、少なくとも１１、少なくとも１１．５、少なくとも１２、少なくとも１２．５、少なくとも１３、少なくとも１３．５、少なくとも１４、少なくとも１４．５、少なくとも１５、少なくとも１５．５、少なくとも１６、少なくとも１６．５、少なくとも１７、少なくとも１７．５、少なくとも１８、少なくとも１８．５、少なくとも１９、少なくとも１９．５、少なくとも２０、少なくとも２５、少なくとも３０、少なくとも３５、少なくとも４０、少なくとも４５、少なくとも５０、少なくとも５５、少なくとも６０、少なくとも６５、少なくとも７０、少なくとも７５、少なくとも８０、少なくとも８５、少なくとも９０、少なくとも９５、少なくとも１００、少なくとも１５０、少なくとも２００、少なくとも２５０、少なくとも３００、少なくとも３５０、少なくとも４００、少なくとも４５０、少なくとも５００、少なくとも５５０、少なくとも６００、少なくとも６５０、少なくとも７００、少なくとも７５０、少なくとも８００、少なくとも８５０、少なくとも９００、少なくとも９５０、又は少なくとも１０００倍（縦横比）小さい。
【０４６６】
一実施形態によれば、ナノ粒子３は、多分散性である。
【０４６７】
一実施形態によれば、ナノ粒子３は、単分散である。
【０４６８】
一実施形態によれば、ナノ粒子３は、狭い粒度分布を有する。
【０４６９】
一実施形態によれば、ナノ粒子３の統計セットの最小寸法の粒度分布は、前記最小寸法の１％、２％、３％、４％、５％、６％、７％、８％、９％、１０％、１５％、２０％、２５％、３０％、３５％、又は４０％よりも劣っている。
【０４７０】
一実施形態によれば、ナノ粒子３の統計セットの最大寸法の粒度分布は、前記最大寸法の１％、２％、３％、４％、５％、６％、７％、８％、９％、１０％、１５％、２０％、２５％、３０％、３５％、又は４０％よりも劣っている。
【０４７１】
一実施形態によれば、ナノ粒子３は、中空である。
【０４７２】
一実施形態によれば、ナノ粒子３は、中空ではない。
【０４７３】
一実施形態によれば、ナノ粒子３は、等方性である。
【０４７４】
一実施形態によれば、等方性のナノ粒子３の形状の例には、球体３１（図２に示すように）、ファセット球、プリズム、多面体、又は立方体の形状が含まれるが、これらに限定されない。
【０４７５】
一実施形態によれば、ナノ粒子３は、球形ではない。
【０４７６】
一実施形態によれば、ナノ粒子３は、異方性である。
【０４７７】
一実施形態によれば、異方性のナノ粒子３の形状の例には、ロッド、ワイヤ、針、棒、ベルト、コーン、又は多面体の形状が含まれるが、これらに限定されない。
【０４７８】
一実施形態によれば、異方性のナノ粒子３の分岐形状の例には、モノポッド、バイポッド、トリポッド、テトラポッド、星、又はオクトポッドの形状が含まれるが、これらに限定されない。
【０４７９】
一実施形態によれば、異方性のナノ粒子３の複雑な形状の例には、スノーフレーク、花、とげ、半球、円錐、ウニ、糸状粒子、両凹形状の円盤状、ワーム、木、樹状突起、ネックレス、又はチェーンが含まれるが、これらに限定されない。
【０４８０】
一実施形態によれば、図３に示すように、ナノ粒子３は、２Ｄ形状３２を有する。
【０４８１】
一実施形態によれば、２Ｄナノ粒子３２の形状の例には、シート、プレートレット、プレート、リボン、壁、プレートの三角形、四角形、五角形、六角形、ディスク、又はリングが含まれるが、これらに限定されない。
【０４８２】
一実施形態によれば、ナノプレートレットは、ナノディスクと異なる。
【０４８３】
一実施形態によれば、ナノプレートレットは、ディスク又はナノディスクと異なる。
【０４８４】
一実施形態によれば、ナノシート及びナノプレートレットは、ディスク又はナノディスクではない。この実施形態において、前記ナノシート又はナノプレートレットの厚さ以外の寸法（幅、長さ）に沿った断面は、正方形又は長方形であるが、ディスク若しくはナノディスクについては円形又は卵形である。
【０４８５】
一実施形態によれば、ナノシート及びナノプレートレットは、ディスク又はナノディスクではない。この実施形態において、前記ナノシート及びナノプレートレットの寸法のいずれも直径として定義することはできず、ディスク又はナノディスクに対して半長軸及び半短軸のサイズも同様である。
【０４８６】
一実施形態によれば、ナノシート及びナノプレートレットは、ディスク又はナノディスクではない。この実施形態において、前記ナノシート又はナノプレートレットの厚さ以外の寸法（長さ、幅）に沿った全ての点における曲率は、１０μｍ-１未満であり、ディスク又はナノディスクの曲率は少なくとも１点上で優れている。
【０４８７】
一実施形態によれば、ナノシート及びナノプレートレットは、ディスク又はナノディスクではない。この実施形態において、前記ナノシート又はナノプレートレットの厚さ以外の寸法（長さ、幅）に沿った少なくとも１点における曲率は、１０μｍ-１未満であり、ディスク又はナノディスクの曲率は、全ての点上で１０μｍ-１よりも優れている。
【０４８８】
一実施形態によれば、ナノプレートレットは、量子ドット、又は球状のナノ結晶と異なる。量子ドットは、球状であるため、３Ｄ形状を有し、全３つの空間次元での励起子の閉じ込めを可能にするが、ナノプレートレットは、２Ｄ形状を有し、一次元での励起子の閉じ込めを可能にし、他の２つの次元で自由な伝搬を可能にする。これは、別々の電子的及び光学的特性をもたらし、例えば、半導体プレートレットの典型的な光発光減衰時間は、球状量子ドットの減衰時間より１桁速く、該半導体プレートレットはまた、球状量子ドットよりもはるかに低い半値全幅（ＦＷＨＭ）を有する非常に狭い光機能を示す。
【０４８９】
一実施形態によれば、ナノプレートレットは、ナノロッド又はナノワイヤと異なる。ナノロッド（又はナノワイヤ）は、１Ｄ形状を有し、２つの空間次元に励起子の閉じ込めを可能にするが、該ナノプレートレットは、２Ｄ形状を有し、一次元での励起子の閉じ込めを可能にし、他の２つの次元で自由な伝搬を可能にする。これは、別々の電子的及び光学的特性をもたらす。
【０４９０】
一実施形態によれば、ＲＯＨＳ準拠複合粒子１を得るために、前記複合粒子１は、半導体量子ドットよりもむしろ半導体ナノプレートレットを含む。実際、直径がｄである半導体量子ドット及び厚さがｄ／２である半導体ナノプレートレットについて、同じ発光ピーク位置が得られる。したがって、同じ発光ピーク位置のために、半導体ナノプレートレットは、半導体量子ドットよりもカドミウム重量が少ない。さらに、ＣｄＳコアがコア／シェル量子ドット又はコア／シェル（又はコア／クラウン）ナノプレートレットに含まれている場合、コア／シェル（又はコア／クラウン）ナノプレートレットの場合に、カドミウムを含まないシェル層の可能性が高くなり、ひいては、ＣｄＳコアを有するコア／シェル（又はコア／クラウン）ナノプレートレットは、ＣＤＳコアを有するコア／シェル量子ドットよりもカドミウムの重量が少ない場合がある。ＣＤＳシェルと非カドミウムシェルの間の格子の違いは、量子ドットにとってとても重要であるため、維持できない。最後に、半導体ナノプレートレットは、半導体量子ドットよりも優れた吸収特性を有し、ひいては、半導体ナノプレートレットに必要なカドミウムの重量が少なくなる。
【０４９１】
一実施形態によれば、ナノ粒子３は、原子レベルで平坦である。この実施形態において、原子レベルで平坦なナノ粒子３は、透過型電子顕微鏡又は蛍光走査顕微鏡、エネルギー分散型Ｘ線分光法（ＥＤＳ）、Ｘ線光電子分光法（ＸＰＳ）、ＵＶ光電子分光法（ＵＰＳ）、電子エネルギー損失分光法（ＥＥＬＳ）、光発光、又は当業者に公知の任意の他の特徴付け手段によって証明され得る。
【０４９２】
一実施形態によれば、図５Ａに示すように、ナノ粒子３は、シェルを含まないコアナノ粒子３３である。
【０４９３】
一実施形態によれば、ナノ粒子３は、少なくとも１個の原子レベルで平坦なナノ粒子を含む。この実施形態において、原子レベルで平坦なコアは、透過型電子顕微鏡又は蛍光走査顕微鏡、エネルギー分散型Ｘ線分光法（ＥＤＳ）、Ｘ線光電子分光法（ＸＰＳ）、ＵＶ光電子分光法（ＵＰＳ）、電子エネルギー損失分光法（ＥＥＬＳ）、光発光、又は当業者に公知の任意の他の特徴付け手段によって証明され得る。
【０４９４】
一実施形態によれば、ナノ粒子３は、コア３３／シェル３４ナノ粒子であり、コア３３は、材料の少なくとも１層を含む少なくとも１つのシェル３４で部分的に又は完全に覆われている。
【０４９５】
一実施形態によれば、図５Ｂ〜Ｃ及び図５Ｆ〜Ｇに示すように、ナノ粒子３は、コア３３／シェル３４ナノ粒子であり、コア３３は、少なくとも１つのシェル（３４、３５）で覆われている。
【０４９６】
一実施形態によれば、該少なくとも１種のシェル（３４、３５）は、少なくとも０．１ｎｍ、０．２ｎｍ、０．３ｎｍ、０．４ｎｍ、０．５ｎｍ、１ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１０．５ｎｍ、１１ｎｍ、１１．５ｎｍ、１２ｎｍ、１２．５ｎｍ、１３ｎｍ、１３．５ｎｍ、１４ｎｍ、１４．５ｎｍ、１５ｎｍ、１５．５ｎｍ、１６ｎｍ、１６．５ｎｍ、１７ｎｍ、１７．５ｎｍ、１８ｎｍ、１８．５ｎｍ、１９ｎｍ、１９．５ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、又は５００ｎｍの厚さを有する。
【０４９７】
一実施形態によれば、ナノ粒子３は、コア３３／シェル３４ナノ粒子であり、コア１３３及びシェル３４は、同じ材料で構成されている。
【０４９８】
一実施形態によれば、ナノ粒子３は、コア３３／シェル３４ナノ粒子であり、コア３３及びシェル３４は、少なくとも２つの異なる材料で構成されている。
【０４９９】
一実施形態によれば、ナノ粒子３は、コア３３／シェル３４ナノ粒子であり、コア３３は、磁性材料、プラズモン材料、誘電材料、圧電材料、焦電材料、強誘電材料、光散乱材料、電気絶縁材料、断熱材料、又は触媒材料の群から選択される少なくとも１種のシェル３４で覆われた発光性コアである。
【０５００】
一実施形態によれば、ナノ粒子３は、コア３３／シェル３４ナノ粒子であり、コア３３は、発光性材料、プラズモン材料、誘電材料、圧電材料、焦電材料、強誘電材料、光散乱材料、電気絶縁材料、断熱材料、又は触媒材料の群から選択される少なくとも１種のシェル３４で覆われた磁性コアである。
【０５０１】
一実施形態によれば、ナノ粒子３は、コア３３／シェル３４ナノ粒子であり、コア３３は、磁性材料、発光性材料、誘電材料、圧電材料、焦電材料、強誘電材料、光散乱材料、電気絶縁材料、断熱材料、又は触媒材料の群から選択される少なくとも１種のシェル３４で覆われたプラズモンコアである。
【０５０２】
一実施形態によれば、ナノ粒子３は、コア３３／シェル３４ナノ粒子であり、コア３３は、磁性材料、プラズモン材料、発光性材料、圧電材料、焦電材料、強誘電材料、光散乱材料、電気絶縁材料、断熱材料、又は触媒材料の群から選択される少なくとも１種のシェル３４で覆われた誘電コアである。
【０５０３】
一実施形態によれば、ナノ粒子３は、コア３３／シェル３４ナノ粒子であり、コア３３は、磁性材料、プラズモン材料、誘電材料、発光性材料、焦電材料、強誘電材料、光散乱材料、電気絶縁材料、断熱材料、又は触媒材料の群から選択される少なくとも１種のシェル３４で覆われた圧電コアである。
【０５０４】
一実施形態によれば、ナノ粒子３は、コア３３／シェル３４ナノ粒子であり、コア３３は、磁性材料、プラズモン材料、誘電材料、発光性材料、圧電材料、強誘電材料、光散乱材料、電気絶縁材料、断熱材料、又は触媒材料の群から選択される少なくとも１種のシェル３４で覆われた焦電コアである。
【０５０５】
一実施形態によれば、ナノ粒子３は、コア３３／シェル３４ナノ粒子であり、コア３３は、磁性材料、プラズモン材料、誘電材料、発光性材料、圧電材料、焦電材料、光散乱材料、電気絶縁材料、断熱材料、又は触媒材料の群から選択される少なくとも１種のシェル３４で覆われた強誘電コアである。
【０５０６】
一実施形態によれば、ナノ粒子３は、コア３３／シェル３４ナノ粒子であり、コア３３は、磁性材料、プラズモン材料、誘電材料、発光性材料、圧電材料、焦電材料、強誘電材料、電気絶縁材料、断熱材料、又は触媒材料の群から選択される少なくとも１種のシェル３４で覆われた光散乱コアである。
【０５０７】
一実施形態によれば、ナノ粒子３は、コア３３／シェル３４ナノ粒子であり、コア３３は、磁性材料、プラズモン材料、誘電材料、発光性材料、圧電材料、焦電材料、強誘電材料、光散乱材料、断熱材料、又は触媒材料の群から選択される少なくとも１種のシェル３４で覆われた電気絶縁コアである。
【０５０８】
一実施形態によれば、ナノ粒子３は、コア３３／シェル３４ナノ粒子であり、コア３３は、磁性材料、プラズモン材料、誘電材料、発光性材料、圧電材料、焦電材料、強誘電材料、光散乱材料、電気絶縁材料、又は触媒材料の群から選択される少なくとも１種のシェル３４で覆われた断熱コアである。
【０５０９】
一実施形態によれば、ナノ粒子３は、コア３３／シェル３４ナノ粒子であり、コア３３は、磁性材料、プラズモン材料、誘電材料、発光性材料、圧電材料、焦電材料、強誘電材料、光散乱材料、電気絶縁材料、又は断熱材料の群から選択される少なくとも１種のシェル３４で覆われた触媒コアである。
【０５１０】
一実施形態によれば、ナノ粒子３は、コア３３／シェル３６ナノ粒子であり、コア３３は、絶縁体シェル３６で覆われている。この実施形態において、絶縁体シェル３６は、コア３３の凝集を防止する。
【０５１１】
一実施形態によれば、絶縁体シェル３６は、少なくとも０．１ｎｍ、０．２ｎｍ、０．３ｎｍ、０．４ｎｍ、０．５ｎｍ、１ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１０．５ｎｍ、１１ｎｍ、１１．５ｎｍ、１２ｎｍ、１２．５ｎｍ、１３ｎｍ、１３．５ｎｍ、１４ｎｍ、１４．５ｎｍ、１５ｎｍ、１５．５ｎｍ、１６ｎｍ、１６．５ｎｍ、１７ｎｍ、１７．５ｎｍ、１８ｎｍ、１８．５ｎｍ、１９ｎｍ、１９．５ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、又は５００ｎｍの厚さを有する。
【０５１２】
一実施形態によれば、図５Ｄ及び図５Ｈに示すように、ナノ粒子３は、コア３３／シェル（３４、３５、３６）ナノ粒子であり、コア３３は、少なくとも１種のシェル（３４、３５）及び絶縁体シェル３６で覆われている。
【０５１３】
一実施形態によれば、ナノ粒子３のコア３３を覆っているシェル（３４、３５、３６）は、同じ材料で構成され得る。
【０５１４】
一実施形態によれば、ナノ粒子３のコア３３を覆っているシェル（３４、３５、３６）は、少なくとも２つの異なる材料で構成され得る。
【０５１５】
一実施形態によれば、ナノ粒子３のコア３３を覆っているシェル（３４、３５、３６）は、同じ厚さを有し得る。
【０５１６】
一実施形態によれば、ナノ粒子３のコア３３を覆っているシェル（３４、３５、３６）は、異なる厚さを有し得る。
【０５１７】
一実施形態によれば、ナノ粒子３のコア３３を覆っている各シェル（３４、３５、３６）は、最初からコア３３に沿って均一な厚さを有し、すなわち、各シェル（３４、３５、３６）は、最初からコア３３に沿って同じ厚さを有する。
【０５１８】
一実施形態によれば、ナノ粒子３のコア３３を覆っている各シェル（３４、３５、３６）は、最初からコア３３に沿って均一な厚さを有し、すなわち、前記厚さは、コア３３に沿って変化する。
【０５１９】
一実施形態によれば、ナノ粒子３は、コア３３／絶縁体シェル３６ナノ粒子であり、絶縁体シェル３６の例には、非多孔性ＳｉＯ２、メソ多孔性ＳｉＯ２、非多孔性ＭｇＯ、メソ多孔性ＭｇＯ、非多孔性ＺｎＯ、メソ多孔性ＺｎＯ、非多孔性Ａｌ２Ｏ３、メソ多孔性Ａｌ２Ｏ３、非多孔性ＺｒＯ２、メソ多孔性ＺｒＯ２、非多孔性ＴｉＯ２、メソ多孔性ＴｉＯ２、非多孔性ＳｎＯ２、メソ多孔性ＳｎＯ２、又はそれらの混合物が含まれるが、これらに限定されない。前記絶縁体シェル３６は、酸化に対する補助的障壁として作用し、良好な熱伝導体であれば、熱を放出することができる。
【０５２０】
一実施形態によれば、図５Ｅに示すように、ナノ粒子３は、２Ｄ構造を有するコア３３／クラウン３７ナノ粒子であり、コア３３は、少なくとも１種のクラウン３７で覆われている。
【０５２１】
一実施形態によれば、ナノ粒子３はコア３３／クラウン３７ナノ粒子であり、コア３３は、材料の少なくとも１層を含むクラウン３７で覆われている。
【０５２２】
一実施形態によれば、ナノ粒子３はコア３３／クラウン３７ナノ粒子であり、コア３３及びクラウン３７は、同じ材料で構成されている。
【０５２３】
一実施形態によれば、ナノ粒子３はコア３３／クラウン３７ナノ粒子であり、コア３３及びクラウン３７は、少なくとも２つの異なる材料で構成されている。
【０５２４】
一実施形態によれば、ナノ粒子３はコア３３／クラウン３７ナノ粒子であり、コア３３は、磁性材料、プラズモン材料、誘電材料、圧電材料、焦電材料、強誘電材料、光散乱材料、電気絶縁材料、断熱材料、又は触媒材料の群から選択される少なくとも１種のクラウン３７で覆われた発光性コアである。
【０５２５】
一実施形態によれば、ナノ粒子３は、コア３３／クラウン３７ナノ粒子であり、コア３３は、発光性材料、プラズモン材料、誘電材料、圧電材料、焦電材料、強誘電材料、光散乱材料、電気絶縁材料、断熱材料、又は触媒材料の群から選択される少なくとも１種のクラウン３７で覆われた磁性コアである。
【０５２６】
一実施形態によれば、ナノ粒子３は、コア３３／クラウン３７ナノ粒子であり、コア３３は、磁性材料、発光性材料、誘電材料、圧電材料、焦電材料、強誘電材料、光散乱材料、電気絶縁材料、断熱材料、又は触媒材料の群から選択される少なくとも１種のクラウン３７で覆われたプラズモンコアである。
【０５２７】
一実施形態によれば、ナノ粒子３は、コア３３／クラウン３７ナノ粒子であり、コア３３は、磁性材料、プラズモン材料、発光性材料、圧電材料、焦電材料、強誘電材料、光散乱材料、電気絶縁材料、断熱材料、又は触媒材料の群から選択される少なくとも１種のクラウン３７で覆われた誘電コアである。
【０５２８】
一実施形態によれば、ナノ粒子３は、コア３３／クラウン３７ナノ粒子であり、コア３３は、磁性材料、プラズモン材料、誘電材料、発光性材料、焦電材料、強誘電材料、光散乱材料、電気絶縁材料、断熱材料、又は触媒材料の群から選択される少なくとも１種のクラウン３７で覆われた圧電コアである。
【０５２９】
一実施形態によれば、ナノ粒子３は、コア３３／クラウン３７ナノ粒子であり、コア３３は、磁性材料、プラズモン材料、誘電材料、発光性材料、圧電材料、強誘電材料、光散乱材料、電気絶縁材料、断熱材料、又は触媒材料の群から選択される少なくとも１種のクラウン３７で覆われた焦電コアである。
【０５３０】
一実施形態によれば、ナノ粒子３は、コア３３／クラウン３７ナノ粒子であり、コア３３は、磁性材料、プラズモン材料、誘電材料、発光性材料、圧電材料、焦電材料、光散乱材料、電気絶縁材料、断熱材料、又は触媒材料の群から選択される少なくとも１種のクラウン３７で覆われた強誘電コアである。
【０５３１】
一実施形態によれば、ナノ粒子３は、コア３３／クラウン３７ナノ粒子であり、コア３３は、磁性材料、プラズモン材料、誘電材料、発光性材料、圧電材料、焦電材料、強誘電材料、電気絶縁材料、断熱材料、又は触媒材料の群から選択される少なくとも１種のクラウン３７で覆われた光散乱コアである。
【０５３２】
一実施形態によれば、ナノ粒子３は、コア３３／クラウン３７ナノ粒子であり、コア３３は、磁性材料、プラズモン材料、誘電材料、発光性材料、圧電材料、焦電材料、強誘電材料、光散乱材料、断熱材料、又は触媒材料の群から選択される少なくとも１種のクラウン３７で覆われた電気絶縁コアである。
【０５３３】
一実施形態によれば、ナノ粒子３は、コア３３／クラウン３７ナノ粒子であり、コア３３は、磁性材料、プラズモン材料、誘電材料、発光性材料、圧電材料、焦電材料、強誘電材料、光散乱材料、電気絶縁材料、又は触媒材料の群から選択される少なくとも１種のクラウン３７で覆われた断熱コアである。
【０５３４】
一実施形態によれば、ナノ粒子３は、コア３３／クラウン３７ナノ粒子であり、コア３３は、磁性材料、プラズモン材料、誘電材料、発光性材料、圧電材料、焦電材料、強誘電材料、光散乱材料、電気絶縁材料、又は断熱材料の群から選択される少なくとも１種のクラウン３７で覆われた触媒コアである。
【０５３５】
一実施形態によれば、ナノ粒子３は、コア３３／クラウン３７ナノ粒子であり、コア３３は、絶縁体クラウンで覆われている。この実施形態において、絶縁体クラウンは、コア３３の凝集を防止する。
【０５３６】
一実施形態によれば、図４に示すように、複合粒子１は、少なくとも２種の異なるナノ粒子の組み合わせを含む（３１、３２）。この実施形態において、得られる複合粒子１は、異なる特性を示す。
【０５３７】
一実施形態によれば、複合粒子１は、磁性ナノ粒子、プラズモンナノ粒子、誘電体ナノ粒子、圧電ナノ粒子、焦電ナノ粒子、強誘電体ナノ粒子、光散乱ナノ粒子、電気絶縁ナノ粒子、断熱ナノ粒子、又は触媒ナノ粒子の群から選択される少なくとも１種の発光ナノ粒子及び少なくとも１種のナノ粒子３を含む。
【０５３８】
好ましい実施形態において、複合粒子１は、少なくとも２種の異なる発光ナノ粒子を含み、前記発光ナノ粒子は、異なる発光波長を有する。
【０５３９】
好ましい実施形態において、複合粒子１は、少なくとも２種の異なる発光ナノ粒子を含み、少なくとも１種の発光ナノ粒子は５００〜５６０ｎｍの範囲の波長で発光し、少なくとも１種の発光ナノ粒子は、６００〜２５００ｎｍの範囲の波長で発光する。この実施形態において、複合粒子１は、可視スペクトルの緑色領域で発光する少なくとも１種の発光ナノ粒子及び可視スペクトルの赤色領域で発光する少なくとも１種の発光ナノ粒子を含み、ひいては、青色ＬＥＤとペアの複合粒子１は、白色光エミッタである。
【０５４０】
好ましい実施形態において、複合粒子１は、少なくとも２種の異なる発光ナノ粒子を含み、少なくとも１種の発光ナノ粒子は４００〜４９０ｎｍの範囲の波長で発光し、少なくとも１種の発光ナノ粒子は、６００〜２５００ｎｍの範囲の波長で発光する。この実施形態において、複合粒子１は、可視スペクトルの緑色領域で発光する少なくとも１種の発光ナノ粒子及び可視スペクトルの赤色領域で発光する少なくとも１種の発光ナノ粒子を含み、ひいては、複合粒子１は、白色光エミッタである。
【０５４１】
好ましい実施形態において、複合粒子１は、少なくとも２種の異なる発光ナノ粒子を含み、少なくとも１種の発光ナノ粒子は４００〜４９０ｎｍの範囲の波長で発光し、少なくとも１種の発光ナノ粒子は、５００〜５６０ｎｍの範囲の波長で発光する。この実施形態において、複合粒子１は、可視スペクトルの青色領域で発光する少なくとも１種の発光ナノ粒子及び可視スペクトルの緑色領域で発光する少なくとも１種の発光ナノ粒子を含む。
【０５４２】
好ましい実施形態において、複合粒子１は、３種の異なる発光ナノ粒子を含み、前記発光ナノ粒子は、異なる発光波長又は色を放つ。
【０５４３】
好ましい実施形態において、複合粒子１は、少なくとも３種の異なる発光ナノ粒子を含み、少なくとも１種の発光ナノ粒子は、４００〜４９０ｎｍの範囲の波長で発光し、少なくとも１種の発光ナノ粒子は、５００〜５６０ｎｍの範囲の波長で発光し、少なくとも１種の発光ナノ粒子は、６００〜２５００ｎｍの範囲の波長で発光する。この実施形態において、複合粒子１は、可視スペクトルの青色領域で発光する少なくとも１種の発光ナノ粒子、可視スペクトルの緑色領域で発光する少なくとも１種の発光ナノ粒子及び可視スペクトルの赤色領域で発光する少なくとも１種の発光ナノ粒子を含む。
【０５４４】
一実施形態によれば、複合粒子１は、少なくとも１種の磁性ナノ粒子、及び発光ナノ粒子、プラズモンナノ粒子、誘電体ナノ粒子、圧電ナノ粒子、焦電ナノ粒子、強誘電体ナノ粒子、光散乱ナノ粒子、電気絶縁ナノ粒子、断熱ナノ粒子、又は触媒ナノ粒子の群から選択される少なくとも１種のナノ粒子３を含む。
【０５４５】
一実施形態によれば、複合粒子１は、少なくとも１種のプラズモンナノ粒子、及び発光ナノ粒子、磁性ナノ粒子、誘電体ナノ粒子、圧電ナノ粒子、焦電ナノ粒子、強誘電体ナノ粒子、光散乱ナノ粒子、電気絶縁ナノ粒子、断熱ナノ粒子、又は触媒ナノ粒子の群から選択される少なくとも１種のナノ粒子３を含む。
【０５４６】
一実施形態によれば、複合粒子１は、少なくとも１種の誘電体ナノ粒子、及び発光ナノ粒子、磁性ナノ粒子、プラズモンナノ粒子、圧電ナノ粒子、焦電ナノ粒子、強誘電体ナノ粒子、光散乱ナノ粒子、電気絶縁ナノ粒子、断熱ナノ粒子、又は触媒ナノ粒子の群から選択される少なくとも１種のナノ粒子３を含む。
【０５４７】
一実施形態によれば、複合粒子１は、少なくとも１種の圧電ナノ粒子、及び発光ナノ粒子、磁性ナノ粒子、誘電体ナノ粒子、プラズモンナノ粒子、焦電ナノ粒子、強誘電体ナノ粒子、光散乱ナノ粒子、電気絶縁ナノ粒子、断熱ナノ粒子、又は触媒ナノ粒子の群から選択される少なくとも１種のナノ粒子３を含む。
【０５４８】
一実施形態によれば、複合粒子１は、少なくとも１種の焦電ナノ粒子、及び発光ナノ粒子、磁性ナノ粒子、誘電体ナノ粒子、プラズモンナノ粒子、圧電ナノ粒子、強誘電体ナノ粒子、光散乱ナノ粒子、電気絶縁ナノ粒子、断熱ナノ粒子、又は触媒ナノ粒子の群から選択される少なくとも１種のナノ粒子３を含む。
【０５４９】
一実施形態によれば、複合粒子１は、少なくとも１種の強誘電体ナノ粒子、及び発光ナノ粒子、磁性ナノ粒子、誘電体ナノ粒子、プラズモンナノ粒子、圧電ナノ粒子、焦電ナノ粒子、光散乱ナノ粒子、電気絶縁ナノ粒子、断熱ナノ粒子、又は触媒ナノ粒子の群から選択される少なくとも１種のナノ粒子３を含む。
【０５５０】
一実施形態によれば、複合粒子１は、少なくとも１種の光散乱ナノ粒子、及び発光ナノ粒子、磁性ナノ粒子、誘電体ナノ粒子、プラズモンナノ粒子、圧電ナノ粒子、焦電ナノ粒子、強誘電体ナノ粒子、電気絶縁ナノ粒子、断熱ナノ粒子、又は触媒ナノ粒子の群から選択される少なくとも１種のナノ粒子３を含む。
【０５５１】
一実施形態によれば、複合粒子１は、少なくとも１種の電気絶縁ナノ粒子、及び発光ナノ粒子、磁性ナノ粒子、誘電体ナノ粒子、プラズモンナノ粒子、圧電ナノ粒子、焦電ナノ粒子、強誘電体ナノ粒子、光散乱ナノ粒子、断熱ナノ粒子、又は触媒ナノ粒子の群から選択される少なくとも１種のナノ粒子を３含む。
【０５５２】
一実施形態によれば、複合粒子１は、少なくとも１種の断熱ナノ粒子、及び発光ナノ粒子、磁性ナノ粒子、誘電体ナノ粒子、プラズモンナノ粒子、圧電ナノ粒子、焦電ナノ粒子、強誘電体ナノ粒子、光散乱ナノ粒子、電気絶縁ナノ粒子、又は触媒ナノ粒子の群から選択される少なくとも１種のナノ粒子３を含む。
【０５５３】
一実施形態によれば、複合粒子１は、少なくとも１種の触媒ナノ粒子、及び発光ナノ粒子、磁性ナノ粒子、誘電体ナノ粒子、プラズモンナノ粒子、圧電ナノ粒子、焦電ナノ粒子、強誘電体ナノ粒子、光散乱ナノ粒子、電気絶縁ナノ粒子、又は断熱ナノ粒子の群から選択される少なくとも１種のナノ粒子３を含む。
【０５５４】
一実施形態によれば、複合粒子１は、シェルを含まない少なくとも１種のナノ粒子３、及びコア３３／シェル３４ナノ粒子３及びコア３３／絶縁体シェル３６ナノ粒子３の群から選択される少なくとも１種のナノ粒子３を含む。
【０５５５】
一実施形態によれば、複合粒子１は、少なくとも１種のコア３３／シェル３４ナノ粒子３、並びにシェルを含まないナノ粒子３及びコア３３／絶縁体シェル３６ナノ粒子３の群から選択される少なくとも１種のナノ粒子３を含む。
【０５５６】
一実施形態によれば、複合粒子１は、少なくとも１種のコア３３／絶縁体シェル３６ナノ粒子３、並びにシェルを含まないナノ粒子３及びコア３３／シェル３４ナノ粒子３の群から選択される少なくとも１種のナノ粒子３を含む。
【０５５７】
一実施形態によれば、複合粒子１は、少なくとも２種のナノ粒子３を含む。
【０５５８】
一実施形態によれば、複合粒子１は、１１種以上のナノ粒子３を含む。
【０５５９】
一実施形態によれば、複合粒子１は、少なくとも１１、少なくとも１２、少なくとも１３、少なくとも１４、少なくとも１５、少なくとも１６、少なくとも１７、少なくとも１８、少なくとも１９、少なくとも２０によれば、少なくとも２１、少なくとも２２、少なくとも２３、少なくとも２４、少なくとも２５、少なくとも２６、少なくとも２７、少なくとも２８、少なくとも２９、少なくとも３０、少なくとも３１、少なくとも３２、少なくとも３３、少なくとも３４、少なくとも３５、少なくとも３６、少なくとも３７、少なくとも３８、少なくとも３９、少なくとも４０、少なくとも４１、少なくとも４２、少なくとも４３、少なくとも４４、少なくとも４５、少なくとも４６、少なくとも４７、少なくとも４８、少なくとも４９、少なくとも５０、少なくとも５１、少なくとも５２、少なくとも５３、少なくとも５４、少なくとも５５、少なくとも５６、少なくとも５７、少なくとも５８、少なくとも５９、少なくとも６０、少なくとも６１、少なくとも６２、少なくとも６３、少なくとも６４、少なくとも６５、少なくとも６６、少なくとも６７、少なくとも６８、少なくとも６９、少なくとも７０、少なくとも７１、少なくとも７２、少なくとも７３、少なくとも７４、少なくとも７５、少なくとも７６、少なくとも７７、少なくとも７８、少なくとも７９、少なくとも８０、少なくとも８１、少なくとも８２、少なくとも８３、少なくとも８４、少なくとも８５、少なくとも８６、少なくとも８７、少なくとも８８、少なくとも８９、少なくとも９０、少なくとも９１、少なくとも９２、少なくとも９３、少なくとも９４、少なくとも９５、少なくとも９６、少なくとも９７、少なくとも９８、少なくとも９９、少なくとも１００、少なくとも２００、少なくとも３００、少なくとも４００、少なくとも５００、少なくとも６００、少なくとも７００、少なくとも８００、少なくとも９００、少なくとも１０００年、少なくとも１５００、少なくとも２０００、少なくとも２５００、少なくとも３０００、少なくとも３５００、少なくとも４０００、少なくとも４５００、少なくとも５０００、少なくとも５５００、少なくとも６０００、少なくとも６５００、少なくとも７０００、少なくとも７５００、少なくとも８０００、少なくとも８５００、少なくとも９０００、少なくとも９５００、少なくとも１００００、少なくとも１５０００、少なくとも２００００、少なくとも２５０００、少なくとも３００００、少なくとも３５０００、少なくとも４００００、少なくとも４５０００、少なくとも５００００、少なくとも５５０００、少なくとも６００００、少なくとも６５０００、少なくとも７００００、少なくとも７５０００、少なくとも８００００、少なくとも８５０００、少なくとも９００００、少なくとも９５０００、又は、少なくとも１０００００ナノ粒子３を含む。
【０５６０】
好ましい実施形態において、複合粒子１は、少なくとも１種の発光ナノ粒子及び少なくとも１種のプラズモンナノ粒子を含む。
【０５６１】
一実施形態によれば、複合粒子１に含まれるナノ粒子３の数は、無機材料２を生成できる化学種とナノ粒子３の間のモル比又は質量比に主に依存する。
【０５６２】
一実施形態によれば、ナノ粒子３は、複合粒子１の重量で少なくとも０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、９１％、９２％、９３％、９４％、９５％、９６％、９７％、９８％、又は９９％に相当する。
【０５６３】
一実施形態によれば、複合粒子１中のナノ粒子３の充填率は、少なくとも０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、９１％、９２％、９３％、９４％、９５％、９６％、９７％、９８％、又は９９％である。
【０５６４】
一実施形態によれば、複合粒子１中のナノ粒子３の充填率は、０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、９１％、９２％、９３％、９４％、９５％、９６％、９７％、９８％、又は９９％未満である。
【０５６５】
一実施形態によれば、ナノ粒子３は、物理的捕捉又は静電引力を介して複合粒子１中に封入されない。
【０５６６】
一実施形態によれば、ナノ粒子３及び無機材料２は、静電引力若しくは官能化シラン系カップリング剤により結合又は連結されない。一実施形態によれば、複合粒子１に含まれるナノ粒子３は凝集しない。
【０５６７】
一実施形態によれば、複合粒子１に含まれるナノ粒子３は、少なくとも０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、又は９５％のパッキング率を有する。
【０５６８】
一実施形態によれば、複合粒子１に含まれるナノ粒子３は、触れておらず、接触していない。
【０５６９】
一実施形態によれば、複合粒子１に含まれるナノ粒子３は、無機材料２によって分離されている。
【０５７０】
一実施形態によれば、複合粒子１に含まれるナノ粒子３は、個別に証明することができる。
【０５７１】
一実施形態によれば、複合粒子１に含まれるナノ粒子３は、透過型電子顕微鏡又は蛍光走査顕微鏡、又は当業者に公知の任意の他の特徴付け手段によって個別に証明することができる。
【０５７２】
一実施形態によれば、複合粒子１に含まれるナノ粒子３は、前記複合粒子１に含まれる無機材料２の中で均一に分散している。
【０５７３】
一実施形態によれば、複合粒子１に含まれるナノ粒子３は、前記複合粒子１に含まれる無機材料２内に均一に分散している。
【０５７４】
一実施形態によれば、複合粒子１に含まれるナノ粒子３は、前記複合粒子１に含まれる無機材料２内に分散している。
【０５７５】
一実施形態によれば、複合粒子１に含まれるナノ粒子３は、前記複合粒子１に含まれる無機材料２内に均一かつ均等に分散している。
【０５７６】
一実施形態によれば、複合粒子１に含まれるナノ粒子３は、前記複合粒子１に含まれる無機材料２内に均等に分散している。
【０５７７】
一実施形態によれば、複合粒子１に含まれるナノ粒子３は、前記複合粒子１に含まれる無機材料２内に均質に分散している。
【０５７８】
一実施形態によれば、無機材料２中のナノ粒子３の分散は、リングの形状、又は単層を有していない。
【０５７９】
一実施形態によれば、複数のナノ粒子の各ナノ粒子３は、その隣接ナノ粒子３から平均最小距離だけ離間している
【０５８０】
一実施形態によれば、ナノ粒子３間の平均最小距離は制御されている。
【０５８１】
一実施形態によれば、該平均最小距離は、少なくとも１ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１０．５ｎｍ、１１ｎｍ、１１．５ｎｍ、１２ｎｍ、１２．５ｎｍ、１３ｎｍ、１３．５ｎｍ、１４ｎｍ、１４．５ｎｍ、１５ｎｍ、１５．５ｎｍ、１６ｎｍ、１６．５ｎｍ、１７ｎｍ、１７．５ｎｍ、１８ｎｍ、１８．５ｎｍ、１９ｎｍ、１９．５ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８��μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、３００μｍ、４００μｍ、５００μｍ、６００μｍ、７００μｍ、８００μｍ、９００μｍ、又は１ｍｍである。
【０５８２】
一実施形態によれば、同じ複合粒子１中の２つのナノ粒子３間の平均距離は、少なくとも１ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１０．５ｎｍ、１１ｎｍ、１１．５ｎｍ、１２ｎｍ、１２．５ｎｍ、１３ｎｍ、１３．５ｎｍ、１４ｎｍ、１４．５ｎｍ、１５ｎｍ、１５．５ｎｍ、１６ｎｍ、１６．５ｎｍ、１７ｎｍ、１７．５ｎｍ、１８ｎｍ、１８．５ｎｍ、１９ｎｍ、１９．５ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０��ｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、３００μｍ、４００μｍ、５００μｍ、６００μｍ、７００μｍ、８００μｍ、９００μｍ、又は１ｍｍである。
【０５８３】
一実施形態によれば、同じ複合粒子１中の２つのナノ粒子３間の平均距離は、０．０１％、０．０２％、０．０３％、０．０４％、０．０５％、０．０６％、０．０７％、０．０８％、０．０９％、０．１％、０．２％、０．３％、０．４％、０．５％、０．６％、０．７％、０．８％、０．９％、１％、１．１％、１．２％、１．３％、１．４％、１．５％、１．６％、１．７％、１．８％、１．９％、２％、２．１％、２．２％、２．３％、２．４％、２．５％、２．６％、２．７％、２．８％、２．９％、３％、３．１％、３．２％、３．３％、３．４％、３．５％、３．６％、３．７％、３．８％、３．９％、４％、４．１％、４．２％、４．３％、４．４％、４．５％、４．６％、４．７％、４．８％、４．９％、５％、５．１％、５．２％、５．３％、５．４％、５．５％、５．６％、５．７％、５．８％、５．９％、６％、６．１％、６．２％、６．３％、６．４％、６．５％、６．６％、６．７％、６．８％、６．９％、７％、７．１％、７．２％、７．３％、７．４％、７．５％、７．６％、７．７％、７．８％、７．９％、８％、８．１％、８．２％、８．３％、８．４％、８．５％、８．６％、８．７％、８．８％、８．９％、９％、９．１％、９．２％、９．３％、９．４％、９．５％、９．６％、９．７％、９．８％、９．９％、１０％、１５％、２０％、２５％、３０％、３５％、４０％、４５％、又は５０％以下の偏差を有し得る。
【０５８４】
一実施形態によれば、ナノ粒子３は、ＲＯＨＳ準拠である。
【０５８５】
一実施形態によれば、ナノ粒子３は、カドミウムを重量で１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満含む。
【０５８６】
一実施形態によれば、ナノ粒子３は、鉛を重量で１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満、２０００ｐｐｍ未満、３０００ｐｐｍ未満、４０００ｐｐｍ未満、５０００ｐｐｍ未満、６０００ｐｐｍ未満、７０００ｐｐｍ未満、８０００ｐｐｍ未満、９０００ｐｐｍ未満、１００００ｐｐｍ未満含む。
【０５８７】
一実施形態によれば、ナノ粒子３は、水銀を重量で１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満、２０００ｐｐｍ未満、３０００ｐｐｍ未満、４０００ｐｐｍ未満、５０００ｐｐｍ未満、６０００ｐｐｍ未満、７０００ｐｐｍ未満、８０００ｐｐｍ未満、９０００ｐｐｍ未満、１００００ｐｐｍ未満含む。
【０５８８】
一実施形態によれば、ナノ粒子３は、コロイドナノ粒子である。
【０５８９】
一実施形態によれば、ナノ粒子３は、帯電ナノ粒子である。
【０５９０】
一実施形態によれば、ナノ粒子３は、帯電ナノ粒子ではない。
【０５９１】
一実施形態によれば、ナノ粒子３は、正に帯電したナノ粒子ではない。
【０５９２】
一実施形態によれば、ナノ粒子３は、負に帯電したナノ粒子ではない。
【０５９３】
一実施形態によれば、ナノ粒子３は、有機ナノ粒子である。
【０５９４】
一実施形態によれば、該有機ナノ粒子は、カーボンナノチューブ、グラフェン及びその化学的誘導体、グラフィン（ｇｒａｐｈｙｎｅ）、フラーレン、ナノダイヤモンド、窒化ホウ素ナノチューブ、窒化ホウ素ナノシート、ホスホレン及びＳｉ２ＢＮの群から選択される材料で構成されている。
【０５９５】
一実施形態によれば、該有機ナノ粒子は、有機材料を含む。
【０５９６】
一実施形態によれば、該有機材料は、ポリアクリレート、ポリメタクリレート、ポリアクリルアミド、ポリエステル、ポリエーテル、ポリオレフィン（又はポリアルケン）、多糖類、ポリアミド、又はそれらの混合物から選択される。好ましい有機材料は、有機ポリマーである。
【０５９７】
一実施形態によれば、該有機材料は、炭素を含有する任意の要素及び／又は材料、好ましくは、少なくとも１つの炭素−水素結合を含有する任意の要素及び／又は材料を指す。
【０５９８】
一実施形態によれば、該有機材料は、天然又は合成であり得る。
【０５９９】
一実施形態によれば、該有機材料は、小さな有機化合物又は有機ポリマーである。
【０６００】
一実施形態によれば、該有機ポリマーは、ポリアクリレート、ポリメタクリレート、ポリアクリルアミド、ポリアミド、ポリエステル、ポリエーテル、ポリオレフィン、多糖類、ポリウレタン（又はポリカルバメート）、ポリスチレン、ポリアクリロニトリル−ブタジエン−スチレン（ＡＢＳ）、ポリカーボネート、ポリ（スチレンアクリロニトリル）、ポリ塩化ビニルなどのビニルポリマー、ポリビニルアルコール、ポリビニルアセテート、ポリビニルピロリドン、ポリビニルピリジン、ポリビニルイミダゾール、ポリ（ｐ−フェニレンオキシド）、ポリスルホン、ポリエーテルスルホン、ポリエチレンイミン、ポリフェニルスルホン、ポリ（アクリロニトリルスチレンアクリレート）、ポリエポキシド、ポリチオフェン、ポリピロール、ポリアニリン、ポリアリールエーテルケトン、ポリフラン、ポリイミド、ポリイミダゾール、ポリエーテルイミド、ポリケトン、ポリヌクレオチド、ポリスチレンスルホネート、ポリエーテルイミン、ポリアミン酸、又はそれらの組み合わせ及び／又は誘導体及び／又はコポリマーから選択される。
【０６０１】
一実施形態によれば、該有機ポリマーは、好ましくは、ポリ（メチルアクリレート）、ポリ（エチルアクリレート）、ポリ（プロピルアクリレート）、ポリ（ブチルアクリレート）、ポリ（ペンチルアクリレート）、及びポリ（ヘキシルアクリレート）から選択されるポリアクリレートである。
【０６０２】
一実施形態によれば、該有機ポリマーは、好ましくは、ポリ（メチルメタクリレート）、ポリ（エチルメタクリレート）、ポリ（プロピルメタクリレート）、ポリ（ブチルメタクリレート）、ポリ（ペンチルメタクリレート）、及びポリ（ヘキシルメタクリレート）から選択されるポリメタクリレートである。一実施形態によれば、該有機ポリマーは、ポリ（メチルメタクリレート）（ＰＭＭＡ）である。
【０６０３】
一実施形態によれば、該有機ポリマーは、好ましくは、ポリ（アクリルアミド）、ポリ（メチルアクリルアミド）、ポリ（ジメチルアクリルアミド）、ポリ（エチルアクリルアミド）、ポリ（ジエチルアクリルアミド）、ポリ（プロピルアクリルアミド）、ポリ（イソプロピルアクリルアミド）、ポリ（ブチルアクリルアミド）、ポリ（ｔｅｒｔ−ブチルアクリルアミド）から選択されるポリアクリルアミドである。
【０６０４】
一実施形態によれば、該有機ポリマーは、好ましくは、ポリ（グリコール酸）（ＰＧＡ）、ポリ（乳酸）（ＰＬＡ）、ポリ（カプロラクトン）（ＰＣＬ）、ポリヒドロキシアルカノエート（ＰＨＡ）、ポリヒドロキシブチレート（ＰＨＢ）、ポリエチレンアジペート、ポリブチレンサクシネート、ポリ（エチレンテレフタレート）、ポリ（ブチレンテレフタレート）、ポリ（トリメチレンテレフタレート）、ポリアリレート又はそれらの任意の組み合わせから選択されるポリエステルである。
【０６０５】
一実施形態によれば、該有機ポリマーは、好ましくは、ポリ（グリコールエーテル）又は芳香族ポリエーテルなどの脂肪族ポリエーテルから選択されるポリエーテルである。一実施形態によれば、該ポリエーテル、ポリ（メチレンオキシド）、ポリ（エチレングリコール）／ポリ（エチレンオキシド）、ポリ（プロピレングリコール）及びポリ（テトラヒドロフラン）から選択される。
【０６０６】
一実施形態によれば、該有機ポリマーは、好ましくは、ポリ（エチレン）、ポリ（プロピレン）、ポリ（ブタジエン）、ポリ（メチルペンテン）、ポリ（ブタン）及びポリ（イソブチレン）から選択されるポリオレフィン（又はポリアルケン）である。
【０６０７】
一実施形態によれば、該有機ポリマーは、キトサン、デキストラン、ヒアルロン酸、アミロース、アミロペクチン、プルラン、ヘパリン、キチン、セルロース、デキストリン、澱粉、ペクチン、アルギン酸塩、カラギーナン、フカン、カードラン、キシラン、ポリグルロン酸、キサンタン、アラビナン、ポリマンヌロン酸及びそれらの誘導体から選択される多糖類である。
【０６０８】
一実施形態によれば、該有機ポリマーは、好ましくは、ポリカプロラクタム、ポリアウロアミド（ｐｏｌｙａｕｒｏａｍｉｄｅ）、ポリウンデカンアミド、ポリテトラメチレンアジパミド、ポリヘキサメチレンアジパミド（ナイロンとも呼ばれる）、ポリヘキサメチレンノナンジアミド、ポリヘキサメチレンセバカミド、ポリヘキサメチレンドデカンジアミド、ポリデカメチレンセバカミド、ポリヘキサメチレンイソフタルアミド、ポリメタキシリレンアジパミド、ポリメタフェニレンイソフタルアミド、ポリパラフェニレンテレフタルアミド、ポリフタルイミドから選択されるポリアミドである。
【０６０９】
一実施形態によれば、該有機ポリマーは、天然又は合成のポリマーである。
【０６１０】
一実施形態によれば、該有機ポリマーは、有機反応、ラジカル重合、重縮合、重付加、又は開環重合（ＲＯＰ）によって合成される。
【０６１１】
一実施形態によれば、該有機ポリマーは、ホモポリマー又はコポリマーである。一実施形態によれば、該有機ポリマーは、直鎖状、分枝状であり、かつ／又は架橋される。一実施形態によれば、分岐状有機ポリマーは、ブラシポリマー（又は櫛型ポリマーとも呼ばれる）であるか、又はデンドリマーである。
【０６１２】
一実施形態によれば、該有機ポリマーは、非晶質、半結晶又は結晶である。一実施形態によれば、該有機ポリマーは、熱可塑性ポリマー又はエラストマーである。
【０６１３】
一実施形態によれば、該有機ポリマーは、高分子電解質ではない。
【０６１４】
一実施形態によれば、該有機ポリマーは、親水性ポリマーではない。
【０６１５】
一実施形態によれば、該有機ポリマーは、２０００ｇ／ｍｏｌ〜５．１０６ｇ／ｍｏｌ、好ましくは、５０００ｇ／ｍｏｌ〜４．１０６ｇ／ｍｏｌ、６０００〜４．１０６、７０００〜４．１０６、８０００〜４．１０６、９０００〜４．１０６、１００００〜４．１０６、１５０００〜４．１０６、２００００〜４．１０６、２５０００〜４．１０６、３００００〜４．１０６、３５０００〜４．１０６、４００００〜４．１０６、４５０００〜４．１０６、５００００〜４．１０６、５５０００〜４．１０６、６００００〜４．１０６、６５０００〜４．１０６、７００００〜４．１０６、７５０００〜４．１０６、８００００〜４．１０６、８５０００〜４．１０６、９００００〜４．１０６、９５０００〜４．１０６、１０００００〜４．１０６、２０００００〜４．１０６、３０００００〜４．１０６、４０００００〜４．１０６、５０００００〜４．１０６、６０００００〜４．１０６、７０００００〜４．１０６、８０００００〜４.１０６、９０００００〜４．１０６、１．１０６〜４．１０６、２．１０６〜４．１０６、３．１０６ｇ／ｍｏｌ〜４．１０６ｇ／ｍｏｌの範囲の平均分子量を有する。
【０６１６】
一実施形態によれば、ナノ粒子３は、無機ナノ粒子である。
【０６１７】
一実施形態によれば、ナノ粒子３は無機材料を含む。前記無機材料は、無機材料２と同じであるか、又は異なる。
【０６１８】
一実施形態によれば、複合粒子１は、少なくとも１種の無機ナノ粒子及び少なくとも１種の有機ナノ粒子を含む。
【０６１９】
一実施形態によれば、ナノ粒子３は、ＺｎＯナノ粒子ではない。
【０６２０】
一実施形態によれば、ナノ粒子３は、金属ナノ粒子ではない。
【０６２１】
一実施形態によれば、複合粒子１は、唯一金属ナノ粒子を含まない。
【０６２２】
一実施形態によれば、複合粒子１は、唯一磁性ナノ粒子を含まない。
【０６２３】
一実施形態によれば、該無機ナノ粒子は、コロイドナノ粒子である。
【０６２４】
一実施形態によれば、該無機ナノ粒子は、非晶質である。
【０６２５】
一実施形態によれば、該無機ナノ粒子は、結晶である。
【０６２６】
一実施形態によれば、該無機ナノ粒子は、完全に結晶である。
【０６２７】
一実施形態によれば、該無機ナノ粒子は、部分的に結晶である。
【０６２８】
一実施形態によれば、該無機ナノ粒子は、単結晶である。
【０６２９】
一実施形態によれば、該無機ナノ粒子は、多結晶である。この実施形態において、各該無機ナノ粒子は、少なくとも１種の結晶粒界を含む。
【０６３０】
一実施形態によれば、該無機ナノ粒子は、ナノ結晶である。
【０６３１】
一実施形態によれば、該無機ナノ粒子は、半導体ナノ結晶である。
【０６３２】
一実施形態によれば、該無機ナノ粒子は、金属、ハライド、カルコゲナイド、リン化物、硫化物、半金属、金属合金、セラミック、例えば、酸化物、炭化物、若しくは窒化物の群から選択される材料で構成されている。前記無機ナノ粒子は、当業者に知られるプロトコルを用いて調製される。
【０６３３】
一実施形態によれば、該無機ナノ粒子は、金属ナノ粒子、ハライドナノ粒子、カルコゲナイドナノ粒子、リン化物ナノ粒子、硫化物ナノ粒子、半金属ナノ粒子、金属合金ナノ粒子、蛍光ナノ粒子、ペロブスカイトナノ粒子、セラミックナノ粒子、例えば、酸化物ナノ粒子、炭化物ナノ粒子、窒化物ナノ粒子、又はそれらの混合物の群から選択される。前記ナノ粒子は、当業者に知られているプロトコルを使用して調製される。
【０６３４】
一実施形態によれば、該無機ナノ粒子は、金属ナノ粒子、ハライドナノ粒子、カルコゲニドナノ粒子、リン化物ナノ粒子、硫化物ナノ粒子、半金属ナノ粒子、金属合金ナノ粒子、蛍光ナノ粒子、ペロブスカイトナノ粒子、セラミックナノ粒子、例えば、酸化物ナノ粒子、炭化物ナノ粒子、窒化物ナノ粒子など、又はそれらの混合物から選択され、好ましくは、半導体ナノ結晶である。
【０６３５】
一実施形態によれば、カルコゲナイドは、Ｏ、Ｓ、Ｓｅ、Ｔｅ、Ｐｏの群から選択される少なくとも１種のカルコゲン陰イオン、及び少なくとも１以上の電気陽性元素からなる化合物である。
【０６３６】
一実施形態によれば、金属ナノ粒子は、金ナノ粒子、銀ナノ粒子、銅ナノ粒子、バナジウムナノ粒子、白金ナノ粒子、パラジウムナノ粒子、ルテニウムナノ粒子、レニウムナノ粒子、イットリウムナノ粒子、水銀ナノ粒子、カドミウムナノ粒子、オスミウムナノ粒子、クロムナノ粒子、タンタルナノ粒子、マンガンナノ粒子、亜鉛ナノ粒子、ジルコニウムナノ粒子、ニオブナノ粒子、モリブデンナノ粒子、ロジウムナノ粒子、タングステンナノ粒子、イリジウムナノ粒子、ニッケルナノ粒子、鉄ナノ粒子、又はコバルトナノ粒子の群から選択される。
【０６３７】
一実施形態によれば、炭化物ナノ粒子の例には、ＳｉＣ、ＷＣ、ＢＣ、ＭｏＣ、ＴｉＣ、Ａｌ４Ｃ３、ＬａＣ２、ＦｅＣ、ＣｏＣ、ＨｆＣ、ＳｉｘＣｙ、ＷｘＣｙ、ＢｘＣｙ、ＭｏｘＣｙ、ＴｉｘＣｙ、ＡｌｘＣｙ、ＬａｘＣｙ、ＦｅｘＣｙ、ＣｏｘＣｙ、ＨｆｘＣｙ、又はそれらの混合物が含まれるが、これらに限定されない；ｘ及びｙは、ｘ及びｙが同時に０ではなく、かつｘは０ではないという条件で、独立して、０〜５の１０進数である。
【０６３８】
一実施形態によれば、酸化物ナノ粒子の例には、ＳｉＯ２、Ａｌ２Ｏ３、ＴｉＯ２、ＺｒＯ２、ＺｎＯ、ＭｇＯ、ＳｎＯ２、Ｎｂ２Ｏ５、ＣｅＯ２、ＢｅＯ、ＩｒＯ２、ＣａＯ、Ｓｃ２Ｏ３、ＮｉＯ、Ｎａ２Ｏ、ＢａＯ、Ｋ２Ｏ、ＰｂＯ、Ａｇ２Ｏ、Ｖ２Ｏ５、ＴｅＯ２、ＭｎＯ、Ｂ２Ｏ３、Ｐ２Ｏ５、Ｐ２Ｏ３、Ｐ４Ｏ７、Ｐ４Ｏ８、Ｐ４Ｏ９、Ｐ２Ｏ６、ＰＯ、ＧｅＯ２、Ａｓ２Ｏ３、Ｆｅ２Ｏ３、Ｆｅ３Ｏ４、Ｔａ２Ｏ５、Ｌｉ２Ｏ、ＳｒＯ、Ｙ２Ｏ３、ＨｆＯ２、ＷＯ２、ＭｏＯ２、Ｃｒ２Ｏ３、Ｔｃ２Ｏ７、ＲｅＯ２、ＲｕＯ２、Ｃｏ３Ｏ４、ＯｓＯ、ＲｈＯ２、Ｒｈ２Ｏ３、ＰｔＯ、ＰｄＯ、ＣｕＯ、Ｃｕ２Ｏ、ＣｄＯ、ＨｇＯ、Ｔｌ２Ｏ、Ｇａ２Ｏ３、Ｉｎ２Ｏ３、Ｂｉ２Ｏ３、Ｓｂ２Ｏ３、ＰｏＯ２、ＳｅＯ２、Ｃｓ２Ｏ、Ｌａ２Ｏ３、Ｐｒ６Ｏ１１、Ｎｄ２Ｏ３、Ｌａ２Ｏ３、Ｓｍ２Ｏ３、Ｅｕ２Ｏ３、Ｔｂ４Ｏ７、Ｄｙ２Ｏ３、Ｈｏ２Ｏ３、Ｅｒ２Ｏ３、Ｔｍ２Ｏ３、Ｙｂ２Ｏ３、Ｌｕ２Ｏ３、Ｇｄ２Ｏ３、又はそれらの混合物が含まれるが、これらに限定されない。
【０６３９】
一実施形態によれば、酸化物ナノ粒子の例には、酸化ケイ素、酸化アルミニウム、酸化チタン、酸化銅、酸化鉄、酸化銀、酸化鉛、酸化カルシウム、酸化マグネシウム、酸化亜鉛、酸化錫、酸化ベリリウム、酸化ジルコニウム、酸化ニオブ、酸化セリウム、酸化イリジウム、酸化スカンジウム、酸化ニッケル、酸化ナトリウム、酸化バリウム、酸化カリウム、酸化バナジウム、酸化テルル、酸化マンガン、酸化ホウ素、酸化リン、酸化ゲルマニウム、酸化オスミウム、酸化レニウム、酸化白金、酸化ヒ素、酸化タンタル、酸化リチウム、酸化ストロンチウム、酸化イットリウム、酸化ハフニウム、酸化タングステン、酸化モリブデン、酸化クロム、酸化テクネチウム、酸化ロジウム、酸化ルテニウム、酸化コバルト、酸化パラジウム、酸化カドミウム、酸化水銀、酸化タリウム、酸化ガリウム、酸化インジウム、酸化ビスマス、酸化アンチモン、酸化ポロニウム、酸化セレン、酸化セシウム、酸化ランタン、酸化プラセオジム、酸化ネオジム、酸化サマリウム、酸化ユウロピウム、酸化テルビウム、酸化ジスプロシウム、酸化エルビウム、酸化ホルミウム、酸化ツリウム、酸化イッテルビウム、酸化ルテチウム、酸化ガドリニウム、混合酸化物、それらの混合酸化物又はそれらの混合物が含まれるが、これらに限定されない。
【０６４０】
一実施形態によれば、窒化物ナノ粒子の例には、ＴｉＮ、Ｓｉ３Ｎ４、ＭｏＮ、ＶＮ、ＴａＮ、Ｚｒ３Ｎ４、ＨｆＮ、ＦｅＮ、ＮｂＮ、ＧａＮ、ＣｒＮ、ＡｌＮ、ＩｎＮ、ＴｉｘＮｙ、ＳｉｘＮｙ、ＭｏｘＮｙ、ＶｘＮｙ、ＴａｘＮｙ、ＺｒｘＮｙ、ＨｆｘＮｙ、ＦｅｘＮｙ、ＮｂｘＮｙ、ＧａｘＮｙ、ＣｒｘＮｙ、ＡｌｘＮｙ、ＩｎｘＮｙ、又はそれらの混合物が含まれるが、これらに限定されない；ｘ及びｙは、ｘ及びｙが同時に０ではなく、かつｘは０ではないという条件で、独立して０〜５の１０進数である。
【０６４１】
一実施形態によれば、硫化物ナノ粒子の例には、ＳｉｙＳｘ、ＡｌｙＳｘ、ＴｉｙＳｘ、ＺｒｙＳｘ、ＺｎｙＳｘ、ＭｇｙＳｘ、ＳｎｙＳｘ、ＮｂｙＳｘ、ＣｅｙＳｘ、ＢｅｙＳｘ、ＩｒｙＳｘ、ＣａｙＳｘ、ＳｃｙＳｘ、ＮｉｙＳｘ、ＮａｙＳｘ、ＢａｙＳｘ、ＫｙＳｘ、ＰｂｙＳｘ、ＡｇｙＳｘ、ＶｙＳｘ、ＴｅｙＳｘ、ＭｎｙＳｘ、ＢｙＳｘ、ＰｙＳｘ、ＧｅｙＳｘ、ＡｓｙＳｘ、ＦｅｙＳｘ、ＴａｙＳｘ、ＬｉｙＳｘ、ＳｒｙＳｘ、ＹｙＳｘ、ＨｆｙＳｘ、ＷｙＳｘ、ＭｏｙＳｘ、ＣｒｙＳｘ、ＴｃｙＳｘ、ＲｅｙＳｘ、ＲｕｙＳｘ、ＣｏｙＳｘ、ＯｓｙＳｘ、ＲｈｙＳｘ、ＰｔｙＳｘ、ＰｄｙＳｘ、ＣｕｙＳｘ、ＡｕｙＳｘ、ＣｄｙＳｘ、ＨｇｙＳｘ、ＴｌｙＳｘ、ＧａｙＳｘ、ＩｎｙＳｘ、ＢｉｙＳｘ、ＳｂｙＳｘ、ＰｏｙＳｘ、ＳｅｙＳｘ、ＣｓｙＳｘ、混合硫化物、それらの混合硫化物又はそれらの混合物が含まれるが、これらに限定されない；ｘ及びｙは、ｘ及びｙが同時に０ではなく、かつｘは０ではないという条件で、独立して０〜１０の１０進数である。
【０６４２】
一実施形態によれば、ハライドナノ粒子の例には、ＢａＦ２、ＬａＦ３、ＣｅＦ３、ＹＦ３、ＣａＦ２、ＭｇＦ２、ＰｒＦ３、ＡｇＣｌ、ＭｎＣｌ２、ＮｉＣｌ２、Ｈｇ２Ｃｌ２、ＣａＣｌ２、ＣｓＰｂＣｌ３、ＡｇＢｒ、ＰｂＢｒ３、ＣｓＰｂＢｒ３、ＡｇＩ、ＣｕＩ、ＰｂＩ、ＨｇＩ２、ＢｉＩ３、ＣＨ３ＮＨ３ＰｂＩ３、ＣＨ３ＮＨ３ＰｂＣｌ３、ＣＨ３ＮＨ３ＰｂＢｒ３、ＣｓＰｂＩ３、ＦＡＰｂＢｒ３（ＦＡホルムアミジニウムを有する）、又はそれらの混合物が含まれるが、これらに限定されない。
【０６４３】
一実施形態によれば、カルコゲナイドナノ粒子の例には、ＣｄＯ、ＣｄＳ、ＣｄＳｅ、ＣｄＴｅ、ＺｎＯ、ＺｎＳ、ＺｎＳｅ、ＺｎＴｅ、ＨｇＯ、ＨｇＳ、ＨｇＳｅ、ＨｇＴｅ、ＣｕＯ、Ｃｕ２Ｏ、ＣｕＳ、Ｃｕ２Ｓ、ＣｕＳｅ、ＣｕＴｅ、Ａｇ２Ｏ、Ａｇ２Ｓ、Ａｇ２Ｓｅ、Ａｇ２Ｔｅ、Ａｕ２Ｓ、ＰｄＯ、ＰｄＳ、Ｐｄ４Ｓ、ＰｄＳｅ、ＰｄＴｅ、ＰｔＯ、ＰｔＳ、ＰｔＳ２、ＰｔＳｅ、ＰｔＴｅ、ＲｈＯ２、Ｒｈ２Ｏ３、ＲｈＳ２、Ｒｈ２Ｓ３、ＲｈＳｅ２、Ｒｈ２Ｓｅ３、ＲｈＴｅ２、ＩｒＯ２、ＩｒＳ２、Ｉｒ２Ｓ３、ＩｒＳｅ２、ＩｒＴｅ２、ＲｕＯ２、ＲｕＳ２、ＯｓＯ、ＯｓＳ、ＯｓＳｅ、ＯｓＴｅ、ＭｎＯ、ＭｎＳ、ＭｎＳｅ、ＭｎＴｅ、ＲｅＯ２、ＲｅＳ２、Ｃｒ２Ｏ３、Ｃｒ２Ｓ３、ＭｏＯ２、ＭｏＳ２、ＭｏＳｅ２、ＭｏＴｅ２、ＷＯ２、ＷＳ２、ＷＳｅ２、Ｖ２Ｏ５、Ｖ２Ｓ３、Ｎｂ２Ｏ５、ＮｂＳ２、ＮｂＳｅ２、ＨｆＯ２、ＨｆＳ２、ＴｉＯ２、ＺｒＯ２、ＺｒＳ２、ＺｒＳｅ２、ＺｒＴｅ２、Ｓｃ２Ｏ３、Ｙ２Ｏ３、Ｙ２Ｓ３、ＳｉＯ２、ＧｅＯ２、ＧｅＳ、ＧｅＳ２、ＧｅＳｅ、ＧｅＳｅ２、ＧｅＴｅ、ＳｎＯ２、ＳｎＳ、ＳｎＳ２、ＳｎＳｅ、ＳｎＳｅ２、ＳｎＴｅ、ＰｂＯ、ＰｂＳ、ＰｂＳｅ、ＰｂＴｅ、ＭｇＯ、ＭｇＳ、ＭｇＳｅ、ＭｇＴｅ、ＣａＯ、ＣａＳ、ＳｒＯ、Ａｌ２Ｏ３、Ｇａ２Ｏ３、Ｇａ２Ｓ３、Ｇａ２Ｓｅ３、Ｉｎ２Ｏ３、Ｉｎ２Ｓ３、Ｉｎ２Ｓｅ３、Ｉｎ２Ｔｅ３、Ｌａ２Ｏ３、Ｌａ２Ｓ３、ＣｅＯ２、ＣｅＳ２、Ｐｒ６Ｏ１１、Ｎｄ２Ｏ３、ＮｄＳ２、Ｌａ２Ｏ３、Ｔｌ２Ｏ、Ｓｍ２Ｏ３、ＳｍＳ２、Ｅｕ２Ｏ３、ＥｕＳ２、Ｂｉ２Ｏ３、Ｓｂ２Ｏ３、ＰｏＯ２、ＳｅＯ２、Ｃｓ２Ｏ、Ｔｂ４Ｏ７、ＴｂＳ２、Ｄｙ２Ｏ３、Ｈｏ２Ｏ３、Ｅｒ２Ｏ３、ＥｒＳ２、Ｔｍ２Ｏ３、Ｙｂ２Ｏ３、Ｌｕ２Ｏ３、ＣｕＩｎＳ２、ＣｕＩｎＳｅ２、ＡｇＩｎＳ２、ＡｇＩｎＳｅ２、Ｆｅ２Ｏ３、Ｆｅ３Ｏ４、ＦｅＳ、ＦｅＳ２、Ｃｏ３Ｓ４、ＣｏＳｅ、Ｃｏ３Ｏ４、ＮｉＯ、ＮｉＳｅ２、ＮｉＳｅ、Ｎｉ３Ｓｅ４、Ｇｄ２Ｏ３、ＢｅＯ、ＴｅＯ２、Ｎａ２Ｏ、ＢａＯ、Ｋ２Ｏ、Ｔａ２Ｏ５、Ｌｉ２Ｏ、Ｔｃ２Ｏ７、Ａｓ２Ｏ３、Ｂ２Ｏ３、Ｐ２Ｏ５、Ｐ２Ｏ３、Ｐ４Ｏ７、Ｐ４Ｏ８、Ｐ４Ｏ９、Ｐ２Ｏ６、ＰＯ、又はそれらの混合物が含まれるが、これらに限定されない。
【０６４４】
一実施形態によれば、リン化物ナノ粒子の例には、ＩｎＰ、Ｃｄ３Ｐ２、Ｚｎ３Ｐ２、ＡｌＰ、ＧａＰ、ＴｌＰ、又はそれらの混合物が含まれるが、これらに限定されない。
【０６４５】
一実施形態によれば、半金属ナノ粒子の例には、Ｓｉ、Ｂ、Ｇｅ、Ａｓ、Ｓｂ、Ｔｅ、又はそれらの混合物が含まれるが、これらに限定されない。
【０６４６】
一実施形態によれば、金属合金ナノ粒子の例には、Ａｕ−Ｐｄ、Ａｕ−Ａｇ、Ａｕ−Ｃｕ、Ｐｔ−Ｐｄ、Ｐｔ−Ｎｉ、Ｃｕ−Ａｇ、Ｃｕ−Ｓｎ、Ｒｕ−Ｐｔ、Ｒｈ−Ｐｔ、Ｃｕ−Ｐｔ、Ｎｉ−Ａｕ、Ｐｔ−Ｓｎ、Ｐｄ−Ｖ、Ｉｒ−Ｐｔ、Ａｕ−Ｐｔ、Ｐｄ−Ａｇ、Ｃｕ−Ｚｎ、Ｃｒ−Ｎｉ、Ｆｅ−Ｃｏ、Ｃｏ−Ｎｉ、Ｆｅ−Ｎｉ又はそれらの混合物が含まれるが、これらに限定されない。
【０６４７】
一実施形態によれば、ナノ粒子３は、例えば、蛍光体材料又はシンチレータ材料などの吸湿性材料を含むナノ粒子である。
【０６４８】
一実施形態によれば、ナノ粒子３は、ペロブスカイトナノ粒子である。
【０６４９】
一実施形態によれば、ペロブスカイトは、材料ＡｍＢｎＸ３Ｐを含み、式中、ＡはＢａ、Ｂ、Ｋ、Ｐｂ、Ｃｓ、Ｃａ、Ｃｅ、Ｎａ、Ｌａ、Ｓｒ、Ｔｈ、ＦＡ（ホルムアミジニウムＣＮ２Ｈ＋５）、又はそれらの混合物からなる群から選択され、Ｂは、Ｆｅ、Ｎｂ、Ｔｉ、Ｐｂ、Ｓｎ、Ｇｅ、Ｂｉ、Ｚｒ、又はそれらの混合物からなる群から選択され、Ｘは、Ｏ、Ｃｌ、Ｂｒ、Ｉ、シアン化物、チオシアン酸塩、又はそれらの混合物からなる群から選択され、ｍ、ｎ及びｐは、独立して０〜５の１０進数であり、ｍ、ｎ及びｐは同時に０ではなく、かつｍ及びｎは同時に０ではない。
【０６５０】
一実施形態によれば、ｍ、ｎ及びｐは０ではない。
【０６５１】
一実施形態によれば、ペロブスカイトの例には、Ｃｓ３Ｂｉ２Ｉ９、Ｃｓ３Ｂｉ２Ｃｌ９、Ｃｓ３Ｂｉ２Ｂｒ９、ＢＦｅＯ３、ＫＮｂＯ３、ＢａＴｉＯ３、ＣＨ３ＮＨ３ＰｂＩ３、ＣＨ３ＮＨ３ＰｂＣｌ３、ＣＨ３ＮＨ３ＰｂＢｒ３、ＦＡＰｂＢｒ３（ＦＡホルムアミジニウムを有する）、ＦＡＰｂＣｌ３、ＦＡＰｂＩ３、ＣｓＰｂＣｌ３、ＣｓＰｂＢｒ３、ＣｓＰｂＩ３、ＣｓＳｎＩ３、ＣｓＳｎＣｌ３、ＣｓＳｎＢｒ３、ＣｓＧｅＣｌ３、ＣｓＧｅＢｒ３、ＣｓＧｅＩ３、ＦＡＰｂＣｌｘＢｒｙＩｚ（ｘ、ｙ及びｚは、独立して０〜５の１０進数であり、同時に０ではない）が含まれるが、これらに限定されない。
【０６５２】
一実施形態によれば、ナノ粒子３は、蛍光体ナノ粒子である
【０６５３】
一実施形態によれば、無機ナノ粒子は、蛍光体ナノ粒子である。
【０６５４】
一実施形態によれば、蛍光体ナノ粒子の例には、以下のものが含まれるが、これらに限定されない：
−希土類でドーピングしたガーネット又は例えば、Ｙ３Ａｌ５Ｏ１２、Ｙ３Ｇａ５Ｏ１２、Ｙ３Ｆｅ２（ＦｅＯ４）３、Ｙ３Ｆｅ５Ｏ１２、Ｙ４Ａｌ２Ｏ９、ＹＡｌＯ３、ＲＥ３−ｎＡｌ５Ｏ１２：Ｃｅｎ（ＲＥ＝Ｙ、Ｇｄ、Ｔｂ、Ｌｕ）、Ｇｄ３Ａｌ５Ｏ１２、Ｇｄ３Ｇａ５Ｏ１２、Ｌｕ３Ａｌ５Ｏ１２、Ｆｅ３Ａｌ２（ＳｉＯ４）３、（Ｌｕ（１−ｘ−ｙ）ＡｘＣｅｙ）３ＢｚＡｌ５Ｏ１２Ｃ２Ｚ（式中、Ａ＝Ｓｃ、Ｌａ、Ｇｄ、Ｔｂのうちの少なくとも１つ又はそれらの混合物、Ｂ＝Ｍｇ、Ｓｒ、Ｃａ、Ｂａのうちの少なくとも１つ又はそれらの混合物、Ｃ＝Ｆ、Ｃ、Ｂｒ、Ｉのうちの少なくとも１つ又はそれらの混合物、０≦ｘ≦０．５、０．００１≦ｙ≦０．２、及び０．００１≦ｚ≦０．５）、（Ｌｕ０．９０Ｇｄ０．０７Ｃｅ０．０３）３Ｓｒ０．３４Ａｌ５Ｏ１２Ｆ０．６８、Ｍｇ３Ａｌ２（ＳｉＯ４）３、Ｍｎ３Ａｌ２（ＳｉＯ４）３、Ｃａ３Ｆｅ２（ＳｉＯ４）３、Ｃａ３Ａｌ２（ＳｉＯ４）３、Ｃａ３Ｃｒ２（ＳｉＯ４）３、Ａｌ５Ｌｕ３Ｏ１２、ＧＡＬ、ＧａＹＡＧ、ＴＡＧ、ＧＡＬ、ＬｕＡＧ、ＹＡＧなどのガーネット；
−ユーロピウムをドーピングしたＣａＡｌＳｉＮ３、Ｓｒ（ＬｉＡｌ３Ｎ４）：Ｅｕ、ＳｒＭｇ３ＳｉＮ４：Ｅｕ、Ｌａ３Ｓｉ６Ｎ１１：Ｃｅ、Ｌａ３Ｓｉ６Ｎ１１：Ｃｅ、（Ｃａ,Ｓｒ）ＡｌＳｉＮ３：Ｅｕ、（Ｃａ０．２Ｓｒ０．８）ＡｌＳｉＮ３、（Ｃａ、Ｓｒ、Ｂａ）２Ｓｉ５Ｎ８：Ｅｕなどのドーピング窒化物；
−例えば、ＣａＳ：Ｅｕ２＋、ＳｒＳ：Ｅｕ２＋などのスルフィド系蛍光体；
−Ａ２（ＭＦ６）：Ｍｎ４＋（式中、ＡはＮａ、Ｋ、Ｒｂ、Ｃｓ、又はＮＨ４を含み、ＭはＳｉ、Ｔｉ、Ｚｒ、又はＭｎを含む）、例えば、Ｍｎ４＋ドーピングケイフッ化カリウム（ＰＦＳ）、Ｋ２（ＳｉＦ６）：Ｍｎ４＋又はＫ２（ＴｉＦ６）：Ｍｎ４＋、Ｎａ２ＳｎＦ６：Ｍｎ４＋、Ｃｓ２ＳｎＦ６：Ｍｎ４＋、Ｎａ２ＳｉＦ６：Ｍｎ４＋、Ｎａ２ＧｅＦ６：Ｍｎ４＋など；
−例えば、ユーロピウムをドーピングした（Ｌｉ、Ｍｇ、Ｃａ、Ｙ）−α−ＳｉＡｌＯＮ、ＳｒＡｌ２Ｓｉ３ＯＮ６：Ｅｕ、ＥｕｘＳｉ６−ｚＡｌｚＯｙＮ８−ｙ（ｙ＝ｚ−２ｘ）、Ｅｕ０．０１８Ｓｉ５．７７Ａｌ０．２３Ｏ０．１９４Ｎ７．８０６、ＳｒＳｉ２Ｏ２Ｎ２：Ｅｕ２＋、Ｐｒ３＋活性化β−ＳｉＡｌＯＮ：Ｅｕなどのオキシ窒化物；
−例えば、Ａ２Ｓｉ（ＯＤ）４：Ｅｕ（式中、Ａ＝Ｓｒ、Ｂａ、Ｃａ、Ｍｇ、Ｚｎ又はそれらの混合物、Ｄ＝Ｆ、Ｃｌ、Ｓ、Ｎ、Ｂｒ又はそれらの混合物、（ＳｒＢａＣａ）２ＳｉＯ４：Ｅｕ、Ｂａ２ＭｇＳｉ２Ｏ７：Ｅｕ、Ｂａ２ＳｉＯ４：Ｅｕ、Ｓｒ３ＳｉＯ５、（Ｃａ,Ｃｅ）３（Ｓｃ,Ｍｇ）２Ｓｉ３Ｏ１２などのケイ酸；
−例えば、Ｙ２Ｓｉ４Ｎ６Ｃ、ＣｓＬｎＳｉ（ＣＮ２）４：Ｅｕ（式中、Ｌｎ＝Ｙ、Ｌａ又はＧｄ）などの炭窒化物；
−例えば、Ｓｒ２Ｓｉ５Ｎ８−［（４ｘ／３）＋ｚ］ＣｘＯ３ｚ／２（式中、０≦ｘ≦５．０、０．０６＜ｚ≦０．１、及びｘ≠３ｚ／２などの炭窒酸化物
−例えば、ＥｕＡｌ６Ｏ１０、ＥｕＡｌ２Ｏ４などのユーロピウムアルミン酸塩；
−例えば、Ｂａ０．９３Ｅｕ０．０７Ａｌ２Ｏ４などのバリウム酸化物；
−例えば、（ＢａＭｇＡｌ１０Ｏ１７：Ｅｕ）、Ｓｒ５（ＰＯ４）３Ｃｌ：Ｅｕ、ＡｌＮ：Ｅｕ、ＬａＳｉ３Ｎ５：Ｃｅ、ＳｒＳｉ９Ａｌ１９ＯＮ３１：Ｅｕ、ＳｒＳｉ６−ｘＡｌｘＯ１＋ｘＮ８−ｘ：Ｅｕなどの青色蛍光体；
−例えば、（Ｌｕ１−ａ−ｂ−ｃＹａＴｂｂＡｃ）３（Ａｌ１−ｄＢｄ）５（Ｏ１−ｅＣｅ）１２：Ｃｅ、Ｅｕ（式中、ＡはＭｇ、Ｓｒ、Ｃａ、Ｂａ又はそれらの混合物からなる群から選択され；ＢはＧａ、Ｉｎ又はそれらの混合物からなる群から選択され；Ｃは、Ｆ、Ｃｌ、Ｂｒ又はそれらの混合物からなる群から選択され；かつ０≦ａ≦１；０≦ｂ≦１；０＜ｃ≦０．５；０≦ｄ≦１；及び０＜ｅ≦０．２）；
−（（Ｓｒ１−ｚＭｚ）１−（ｘ＋ｗ）ＡｗＣｅｘ）３（Ａｌ１−ｙＳｉｙ）Ｏ４＋ｙ＋３（ｘ−ｗ）Ｆ１−ｙ−３（ｘ−ｗ）’（式中、０＜ｘ≦０．１０、０≦ｙ≦０．５、０≦ｚ≦０．５、０≦ｗ≦ｘ、ＡはＬｉ、Ｎａ、Ｋ、Ｒｂ又はそれらの混合物を含み；ＭはＣａ、Ｂａ、Ｍｇ、Ｚｎ、Ｓｎ又はそれらの混合物を含み、（Ｓｒ０．９８Ｎａ０．０１Ｃｅ０．０１）３（Ａｌ０．９Ｓｉ０．１）Ｏ４．１Ｆ０．９、（Ｓｒ０.５９５Ｃａ０．４Ｃｅ０．００５）３（Ａｌ０．６Ｓｉ０．４）Ｏ４．４１５Ｆ０．５８５を含み；
−希土類でドーピングされたナノ粒子；
−ドーピングされたナノ粒子；
−当業者に公知の任意の蛍光体；
−又はそれらの混合物。
【０６５５】
一実施形態によれば、蛍光体ナノ粒子の例には、以下のものが含まれるが、これらに限定されない：
−例えば、ＢａＭｇＡｌ１０Ｏ１７：Ｅｕ２＋又はＣｏ２＋、Ｓｒ５（ＰＯ４）３Ｃｌ：Ｅｕ２＋、ＡｌＮ：Ｅｕ２＋、ＬａＳｉ３Ｎ５：Ｃｅ３＋、ＳｒＳｉ９Ａｌ１９ＯＮ３１：Ｅｕ２＋、ＳｒＳｉ６−ｘＡｌｘＯ１＋ｘＮ８−ｘ：Ｅｕ２＋などの青色蛍光体；
−例えば、Ｍｎ４＋でドーピングしたケイフッ化カリウム（ＰＦＳ）、炭窒化物、窒化物、硫化物（ＣａＳ）、ＣａＡｌＳｉＮ３：Ｅｕ３＋、（Ｃａ,Ｓｒ）ＡｌＳｉＮ３：Ｅｕ３＋、（Ｃａ、Ｓｒ、Ｂａ）２Ｓｉ５Ｎ８：Ｅｕ３＋、ＳｒＬｉＡｌ３Ｎ４：Ｅｕ３＋、ＳｒＭｇ３ＳｉＮ４：Ｅｕ３＋、赤色発光ケイ酸塩などの赤色蛍光体；
−例えば、オレンジ発光ケイ酸塩、Ｌｉ、Ｍｇ、Ｃａ、又はＹドーピングα−ＳｉＡｌＯＮなどのオレンジ蛍光体；
−例えば、酸窒化物、炭窒化物、緑色発光ケイ酸塩、ＬｕＡＧ、緑ＧＡＬ、緑ＹＡＧ、緑ＧａＹＡＧ、β−ＳｉＡｌＯＮ：Ｅｕ２＋、ＳｒＳｉ２Ｏ２Ｎ２：Ｅｕ２＋などの緑色蛍光体；及び
−例えば、黄色発光ケイ酸塩、ＴＡＧ、黄色ＹＡＧ、Ｌａ３Ｓｉ６Ｎ１１：Ｃｅ３＋（ＬＳＮ）、黄色ＧＡＬなどの黄色蛍光体。
【０６５６】
一実施形態によれば、蛍光体ナノ粒子の例には、青色蛍光体、赤色蛍光体、オレンジ色蛍光体、緑色蛍光体及び黄色蛍光体が含まれるが、これらに限定されない。
【０６５７】
一実施形態によれば、蛍光体ナノ粒子は、少なくとも０．５ｎｍ、１ｎｍ、２ｎｍ、３ｎｍ、４ｎｍ、５ｎｍ、６ｎｍ、７ｎｍ、８ｎｍ、９ｎｍ、１０ｎｍ、１１ｎｍ、１２ｎｍ、１３ｎｍ、１４ｎｍ、１５ｎｍ、１６ｎｍ、１７ｎｍ、１８ｎｍ、１９ｎｍ、２０ｎｍ、２１ｎｍ、２２ｎｍ、２３ｎｍ、２４ｎｍ、２５ｎｍ、２６ｎｍ、２７ｎｍ、２８ｎｍ、２９ｎｍ、３０ｎｍ、３１ｎｍ、３２ｎｍ、３３ｎｍ、３４ｎｍ、３５ｎｍ、３６ｎｍ、３７ｎｍ、３８ｎｍ、３９ｎｍ、４０ｎｍ、４１ｎｍ、４２ｎｍ、４３ｎｍ、４４ｎｍ、４５ｎｍ、４６ｎｍ、４７ｎｍ、４８ｎｍ、４９ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、１０５ｎｍ、１１０ｎｍ、１１５ｎｍ、１２０ｎｍ、１２５ｎｍ、１３０ｎｍ、１３５ｎｍ、１４０ｎｍ、１４５ｎｍ、１５０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ���７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、又は１ｍｍの平均サイズを有する。
【０６５８】
一実施形態によれば、蛍光体ナノ粒子は、０．１μｍ〜５０μｍの範囲の平均サイズを有する。
【０６５９】
一実施形態によれば、複合粒子１は、１つの蛍光体ナノ粒子を含む。
【０６６０】
一実施形態によれば、ナノ粒子３はシンチレータナノ粒子である。
【０６６１】
一実施形態によれば、シンチレータナノ粒子の例には、ＮａＩ（Ｔｌ）（タリウムをドーピングしたヨウ化ナトリウム）、ＣｓＩ（Ｔｌ）、ＣｓＩ（Ｎａ）、ＣｓＩ（純水）、ＣｓＦ、ＫＩ（Ｔｌ）、ＬｉＩ（Ｅｕ）、ＢａＦ２、ＣａＦ２（Ｅｕ）、ＺｎＳ（Ａｇ）、ＣａＷＯ４、ＣｄＷＯ４、ＹＡＧ（Ｃｅ）（Ｙ３Ａｌ５Ｏ１２（Ｃｅ））、ＧＳＯ、ＬＳＯ、ＬａＣｌ３（Ｃｅ）（セリウムをドーピングした塩化ランタン）、ＬａＢｒ３（Ｃｅ）（セリウムをドーピングした臭化ランタン）、ＬＹＳＯ（Ｌｕ１．８Ｙ０.２ＳｉＯ５（Ｃｅ））、又はそれらの混合物が含まれるが、これらに限定されない。
【０６６２】
一実施形態によれば、ナノ粒子３は、金属ナノ粒子（金、銀、アルミニウム、マグネシウム、又は銅、合金）である。
【０６６３】
一実施形態によれば、ナノ粒子３は、有機化合物でコーティングすることができる無機半導体又は絶縁体である。
【０６６４】
一実施形態によれば、無機半導体又は絶縁体は、例えば、ＩＶ族半導体（例えば、炭素、ケイ素、ゲルマニウム）、ＩＩＩ−Ｖ族化合物半導体（例えば、窒化ガリウム、リン化インジウム、ガリウム砒素）、ＩＩ−ＶＩ族化合物半導体（例えば、セレン化カドミウム、セレン化亜鉛、硫化カドミウム、水銀テルル）、無機酸化物（例えば、インジウム錫酸化物、酸化アルミニウム、酸化チタン、酸化ケイ素）、及び他のカルコゲナイドであり得る。
【０６６５】
一実施形態によれば、該半導体ナノ結晶は、式ＭｘＮｙＥｚＡｗの材料を含み、式中、Ｍは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され、Ｎは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され、Ｅは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ、又はそれらの混合物からなる群から選択され、Ａは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ、又はそれらの混合物からなる群から選択され、ｘ、ｙ、ｚ及びｗは、独立して０〜５の１０進数であり；ｘ、ｙ、ｚ及びｗは、同時に０であることはなく；ｘ及びｙは、同時に０であることはなく；ｚ及びｗは、同時に０でなくてもよい。
【０６６６】
一実施形態によれば、該半導体ナノ結晶は、式ＭｘＮｙＥｚＡｗの材料を含むコアを含み、式中、Ｍは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され、Ｎは、Ｚｎ、Ｃｄ、Ｈｇ、Ｃｕ、Ａｇ、Ａｕ、Ｎｉ、Ｐｄ、Ｐｔ、ＣＯ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され、Ｅは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ、又はそれらの混合物からなる群から選択され、Ａは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ又はそれらの混合物からなる群から選択され、ｘ、ｙ、ｚ及びｗは、独立して０〜５の１０進数であり；ｘ、ｙ、ｚ及びｗは、同時に０であることはなく；ｘ及びｙは、同時に０であることはなく；ｚ及びｗは、同時に０でなくてもよい。
【０６６７】
一実施形態によれば、該半導体ナノ結晶は、式ＭｘＮｙＥｚＡｗの材料を含み、式中、Ｍ及び／又はＮは、Ｉｂ、ＩＩａ、ＩＩｂ、ＩＩＩａ、ＩＩＩｂ、ＩＶａ、ＩＶｂ、Ｖａ、Ｖｂ、ＶＩｂ、ＶＩＩｂ、ＶＩＩＩ、又はそれらの混合物からなる群から選択され、Ｅ及び／又はＡは、Ｖａ、ＶＩａ、ＶＩＩａ、又はそれらの混合物からなる群から選択され、ｘ、ｙ、ｚ及びｗは、独立して０〜５の１０進数であり；ｘ、ｙ、ｚ及びｗは、同時に０であることはなく；ｘ及びｙは、同時に０であることはなく；ｚ及びｗは、同時に０でなくてもよい。
【０６６８】
一実施形態によれば、該半導体ナノ結晶は、式ＭｘＥｙの材料を含み、式中、Ｍは、Ｃｄ、Ｚｎ、Ｈｇ、Ｇｅ、Ｓｎ、Ｐｂ、Ｃｕ、Ａｇ、Ｆｅ、Ｉｎ、Ａｌ、Ｔｉ、Ｍｇ、Ｇａ、Ｔｌ、Ｍｏ、Ｐｄ、Ｗ、Ｃｓ、Ｐｂ、又はそれらの混合物からなる群から選択され、ｘ及びｙは、独立して０〜５の１０進数であり、ただし、ｘ及びｙは、同時に０であることはなく、かつｘは０ではない。
【０６６９】
一実施形態によれば、ｗ、ｘ、ｙ及びｚは、独立して０〜５の１０進数であり、ただし、ｗが０である時、ｘ、ｙ及びｚは０ではなく；ｘが０である時、ｗ、ｙ及びｚは０ではなく、ｙが０である時、ｗ、ｘ及びｚは０ではなく、ｚが０である時、ｗ、ｘ及びｙは０ではない。
【０６７０】
一実施形態によれば、該半導体ナノ結晶は、式ＭｘＥｙの材料を含み、式中、Ｅは、Ｓ、Ｓｅ、Ｔｅ、Ｏ、Ｐ、Ｃ、Ｎ、Ａｓ、Ｓｂ、Ｆ、Ｃｌ、Ｂｒ、Ｉ、又はそれらの混合物からなる群から選択され、ｘ及びｙは、独立して０〜５の１０進数であり、ただし、ｘ及びｙは、同時に０であることはなく、かつｘは０ではない。
【０６７１】
一実施形態によれば、該半導体ナノ結晶は、ＩＩｂ−ＶＩａ、ＩＶａ−ＶＩａ、Ｉｂ−ＩＩＩａ−ＶＩａ、ＩＩｂ−ＩＶａ−Ｖａ、Ｉｂ−ＶＩａ、ＶＩＩＩ−ＶＩａ、ＩＩｂ−Ｖａ、ＩＩＩａ−ＶＩａ、ＩＶｂ−ＶＩａ、ＩＩａ−ＶＩａ、ＩＩＩａ−Ｖａ、ＩＩＩａ−ＶＩａ、ＶＩｂ−ＶＩａ、及びＶａ−ＶＩａ半導体からなる群から選択される。
【０６７２】
一実施形態によれば、該半導体ナノ結晶は、ＣｄＳ、ＣｄＳｅ、ＣｄＴｅ、ＺｎＳ、ＺｎＳｅ、ＺｎＴｅ、ＨｇＳ、ＨｇＳｅ、ＨｇＴｅ、ＨｇＯ、ＧｅＳ、ＧｅＳｅ、ＧｅＴｅ、ＳｎＳ、ＳｎＳｅ、ＳｎＴｅ、ＰｂＳ、ＰｂＳｅ、ＰｂＴｅ、ＧｅＳ２、ＧｅＳｅ２、ＳｎＳ２、ＳｎＳｅ２、ＣｕＩｎＳ２、ＣｕＩｎＳｅ２、ＡｇＩｎＳ２、ＡｇＩｎＳｅ２、ＣｕＳ、Ｃｕ２Ｓ、Ａｇ２Ｓ、Ａｇ２Ｓｅ、Ａｇ２ｔｅ、ＦｅＳ、ＦｅＳ２、ＩｎＰ、Ｃｄ３Ｐ２、Ｚｎ３Ｐ２、ＣｄＯ、ＺｎＯ、ＦｅＯ、Ｆｅ２Ｏ３、Ｆｅ３Ｏ４、Ａｌ２Ｏ３、ＴｉＯ２、ＭｇＯ、ＭｇＳ、ＭｇＳｅ、ＭｇＴｅ、ＡｌＮ、ＡｌＰ、ＡｌＡｓ、ＡｌＳｂ、ＧａＮ、ＧａＰ、ＧａＡｓ、ＧａＳｂ、ＩｎＮ、ＩｎＰ、ＩｎＡｓ、ＩｎＳｂ、ＴｌＮ、ＴｌＰ、ＴｌＡｓ、ＴｌＳｂ、ＭｏＳ２、ＰｄＳ、Ｐｄ４Ｓ、ＷＳ２、ＣｓＰｂＣｌ３、ＰｂＢｒ３、ＣｓＰｂＢｒ３、ＣＨ３ＮＨ３ＰｂＩ３、ＣＨ３ＮＨ３ＰｂＣｌ３、ＣＨ３ＮＨ３ＰｂＢｒ３、ＣｓＰｂＩ３、ＦＡＰｂＢｒ３（ＦＡホルムアミジニウムを有する）、又はそれらの混合物からなる群から選択される材料ＭｘＮｙＥｚＡｗを含む。
【０６７３】
一実施形態によれば、該無機ナノ粒子は、半導体ナノプレートレット、ナノシート、ナノリボン、ナノワイヤ、ナノディスク、ナノキューブ、ナノリング、マジックサイズクラスタ、又は例えば、量子ドットなどの球である。
【０６７４】
一実施形態によれば、該無機ナノ粒子は、半導体ナノプレートレット、ナノシート、ナノリボン、ナノワイヤ、ナノディスク、ナノキューブ、マジックサイズクラスタ、又はナノリングである。
【０６７５】
一実施形態によれば、該無機ナノ粒子は、最初のナノ結晶を含む。
【０６７６】
一実施形態によれば、該無機ナノ粒子は、最初のコロイドナノ結晶を含む。
【０６７７】
一実施形態によれば、該無機ナノ粒子は、最初のナノプレートレットを含む。
【０６７８】
一実施形態によれば、該無機ナノ粒子は、最初のコロイドナノプレートレットを含む。
【０６７９】
一実施形態によれば、該無機ナノ粒子はコアナノ粒子であり、各コアは、無機材料の少なくとも１層を含む少なくとも１つのシェルで部分的に又は完全に覆われていない。
【０６８０】
一実施形態によれば、該無機ナノ粒子はコア３３ナノ結晶であり、各コア３３は、無機材料の少なくとも１層を含む少なくとも１つのシェルで部分的に又は完全に覆われていない。
【０６８１】
一実施形態によれば、該無機ナノ粒子はコア／シェルナノ粒子であり、各コアは、無機材料の少なくとも１層を含む少なくとも１つのシェルで部分的に又は完全に覆われている。
【０６８２】
一実施形態によれば、該無機ナノ粒子はコア３３／シェル３４ナノ結晶であり、各コア３３は、無機材料の少なくとも１層を含む少なくとも１つのシェル３４で部分的に又は完全に覆われている。
【０６８３】
一実施形態によれば、該コア／シェル半導体ナノ結晶は、式ＭｘＮｙＥｚＡｗの材料を含む少なくとも１つのシェル３４を含み、式中、Ｍは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され、Ｎは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され、Ｅは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ、又はそれらの混合物からなる群から選択され、Ａは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ又はそれらの混合物からなる群から選択され、ｘ、ｙ、ｚ及びｗは、独立して０〜５の１０進数であり；ｘ、ｙ、ｚ及びｗは、同時に０であることはなく；ｘ及びｙは、同時に０であることはなく；ｚ及びｗは、同時に０でなくてもよい。
【０６８４】
一実施形態によれば、シェル３４は、コア３３の材料とは異なる材料を含む。
【０６８５】
一実施形態によれば、シェル３４は、コア３３の材料と同じ材料を含む。
【０６８６】
一実施形態によれば、該コア／シェル半導体ナノ結晶は、式ＭｘＮｙＥｚＡｗの材料を含む２つのシェル（３４、３５）を含み、式中、Ｍは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され、Ｎは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され、Ｅは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ、又はそれらの混合物からなる群から選択され、Ａは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ又はそれらの混合物からなる群から選択され、ｘ、ｙ、ｚ及びｗは、独立して０〜５の１０進数であり；ｘ、ｙ、ｚ及びｗは、同時に０であることはなく；ｘ及びｙは、同時に０であることはなく；ｚ及びｗは、同時に０でなくてもよい。
【０６８７】
一実施形態によれば、シェル（３４、３５）は異なる材料を含む。
【０６８８】
一実施形態によれば、シェル（３４、３５）は同じ材料を含む。
【０６８９】
一実施形態によれば、該コア／シェル半導体ナノ結晶は、式ＭｘＮｙＥｚＡｗの材料を含む少なくとも１つのシェルを含み、式中、Ｍ、Ｎ、Ｅ及びＡは、上記のとおりである。
【０６９０】
一実施形態によれば、コア／シェル半導体ナノ結晶の例には、ＣｄＳｅ／ＣｄＳ、ＣｄＳｅ／ＣｄｘＺｎ１−ｘＳ、ＣｄＳｅ／ＣｄＳ／ＺｎＳ、ＣｄＳｅ／ＺｎＳ／ＣｄＳ、ＣｄＳｅ／ＺｎＳ、ＣｄＳｅ／ＣｄｘＺｎ１−ｘＳ／ＺｎＳ、ＣｄＳｅ／ＺｎＳ／ＣｄｘＺｎ１−ｘＳ、ＣｄＳｅ／ＣｄＳ／ＣｄｘＺｎ１−ｘＳ、ＣｄＳｅ／ＺｎＳｅ／ＺｎＳ、ＣｄＳｅ／ＺｎＳｅ／ＣｄｘＺｎ１−ｘＳ、ＣｄＳｅｘＳ１−ｘ／ＣｄＳ、ＣｄＳｅｘＳ１−ｘ／ＣｄＺｎＳ、ＣｄＳｅｘＳ１−ｘ／ＣｄＳ／ＺｎＳ、ＣｄＳｅｘＳ１−ｘ／ＺｎＳ／ＣｄＳ、ＣｄＳｅｘＳ１−ｘ／ＺｎＳ、ＣｄＳｅｘＳ１−ｘ／ＣｄｘＺｎ１−ｘＳ／ＺｎＳ、ＣｄＳｅｘＳ１−ｘ／ＺｎＳ／ＣｄｘＺｎ１−ｘＳ、ＣｄＳｅｘＳ１−ｘ／ＣｄＳ／ＣｄｘＺｎ１−ｘＳ、ＣｄＳｅｘＳ１−ｘ／ＺｎＳｅ／ＺｎＳ、ＣｄＳｅｘＳ１−ｘ／ＺｎＳｅ／ＣｄｘＺｎ１−ｘＳ、ＩｎＰ／ＣｄＳ、ＩｎＰ／ＣｄＳ／ＺｎＳｅ／ＺｎＳ、ＩｎＰ／ＣｄｘＺｎ１−ｘＳ、ＩｎＰ／ＣｄＳ／ＺｎＳ、ＩｎＰ／ＺｎＳ／ＣｄＳ、ＩｎＰ／ＺｎＳ、ＩｎＰ／ＣｄｘＺｎ１−ｘＳ／ＺｎＳ、ＩｎＰ／ＺｎＳ／ＣｄｘＺｎ１−ｘＳ、ＩｎＰ／ＣｄＳ／ＣｄｘＺｎ１−ｘＳ、ＩｎＰ／ＺｎＳｅ、ＩｎＰ／ＺｎＳｅ／ＺｎＳ、ＩｎＰ／ＺｎＳｅ／ＣｄｘＺｎ１−ｘＳ、ＩｎＰ／ＺｎＳｅｘＳ１−ｘ、ＩｎＰ／ＧａＰ／ＺｎＳ、ＩｎｘＺｎ１−ｘＰ／ＺｎＳ、ＩｎｘＺｎ１−ｘＰ／ＺｎＳ、ＩｎＰ／ＧａＰ／ＺｎＳｅ、ＩｎＰ／ＺｎＳ／ＺｎＳｅ、ＩｎＰ／ＧａＰ／ＺｎＳｅ／ＺｎＳ、ＩｎＰ／ＺｎＳ／ＺｎＳｅ／ＺｎＳ（式中、ｘは０〜１の１０進数である）が含まれるが、これらに限定されない。
【０６９１】
一実施形態によれば、該コア／シェル半導体ナノ結晶はＺｎＳに富み、すなわち、シェルの最後の単層はＺｎＳ単層である。
【０６９２】
一実施形態によれば、該コア／シェル半導体ナノ結晶はＣｄＳに富み、すなわち、シェルの最後の単層はＣｄＳ単層である。
【０６９３】
一実施形態によれば、該コア／シェル半導体ナノ結晶はＣｄｘＺｎ１−ｘＳに富み、すなわち、シェルの最後の単層はＣｄｘＺｎ１−ｘＳ単層であり、式中、ｘは０〜１の１０進数である。
【０６９４】
一実施形態によれば、該半導体ナノ結晶の最後の原子層は、カドミウム、亜鉛、又はインジウムの陽イオンに富む単層である。
【０６９５】
一実施形態によれば、該半導体ナノ結晶の最後の原子層は、硫黄、セレン又はリンの陰イオンに富む単層である。
【０６９６】
一実施形態によれば、該無機ナノ粒子は、コア／クラウン半導体ナノ結晶である。
【０６９７】
一実施形態によれば、コア／クラウン半導体ナノ結晶は、式ＭｘＮｙＥｚＡｗの材料を含む少なくとも１つのクラウン３７を含み、式中、Ｍは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され、Ｎは、Ｚｎ、Ｃｄ、Ｈｇ、Ｃｕ、Ａｇ、Ａｕ、Ｎｉ、Ｐｄ、Ｐｔ、Ｃｏ、Ｆｅ、Ｒｕ、Ｏｓ、Ｍｎ、Ｔｃ、Ｒｅ、Ｃｒ、Ｍｏ、Ｗ、Ｖ、Ｎｄ、Ｔａ、Ｔｉ、Ｚｒ、Ｈｆ、Ｂｅ、Ｍｇ、Ｃａ、Ｓｒ、Ｂａ、Ａｌ、Ｇａ、Ｉｎ、Ｔｌ、Ｓｉ、Ｇｅ、Ｓｎ、Ｐｂ、Ａｓ、Ｓｂ、Ｂｉ、Ｓｃ、Ｙ、Ｌａ、Ｃｅ、Ｐｒ、Ｎｄ、Ｓｍ、Ｅｕ、Ｇｄ、Ｔｂ、Ｄｙ、Ｈｏ、Ｅｒ、Ｔｍ、Ｙｂ、Ｃｓ又はそれらの混合物からなる群から選択され、Ｅは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ、又はそれらの混合物からなる群から選択され、Ａは、Ｏ、Ｓ、Ｓｅ、Ｔｅ、Ｃ、Ｎ、Ｐ、Ａｓ、Ｓｂ、Ｆ、Ｃｌ、Ｂｒ、Ｉ又はそれらの混合物からなる群から選択され、ｘ、ｙ、ｚ及びｗは、独立して０〜５の１０進数であり；ｘ、ｙ、ｚ及びｗは、同時に０であることはなく；ｘ及びｙは、同時に０であることはなく；ｚ及びｗは、同時に０でなくてもよい。
【０６９８】
一実施形態によれば、コア／クラウン半導体ナノ結晶は、式ＭｘＮｙＥｚＡｗの材料を含む少なくとも１つのクラウン３７を含み、式中、Ｍ、Ｎ、Ｅ及びＡは上記のとおりである。
【０６９９】
一実施形態によれば、クラウン３７は、コア３３の材料とは異なる材料を含む。
【０７００】
一実施形態によれば、クラウン３７は、コア３３の材料と同じ材料を含む。
【０７０１】
一実施形態によれば、該半導体ナノ結晶は、原子レベルで平坦である。この実施形態において、原子レベルで平坦な半導体ナノ結晶は、透過型電子顕微鏡又は蛍光走査顕微鏡、エネルギー分散型Ｘ線分光法（ＥＤＳ）、Ｘ線光電子分光法（ＸＰＳ）、ＵＶ光電子分光法（ＵＰＳ）、電子エネルギー損失分光法（ＥＥＬＳ）、光発光、又は当業者に公知の任意の他の特徴付け手段によって証明され得る。
【０７０２】
一実施形態によれば、ナノ粒子３は、半導体ナノプレートレットを少なくとも１％、５％、１０％、１５％、２０％、２５％、３０％、３５％、４０％、４５％、５０％、５５％、６０％、６５％、７０％、７５％、８０％、８５％、９０％、９５％、又は１００％含む。
【０７０３】
一実施形態によれば、該無機ナノ粒子は、半導体ナノプレートレットを少なくとも１％、５％、１０％、１５％、２０％、２５％、３０％、３５％、４０％、４５％、５０％、５５％、６０％、６５％、７０％、７５％、８０％、８５％、９０％、９５％、又は１００％含む。
【０７０４】
一実施形態によれば、該半導体ナノ結晶は、半導体ナノプレートレットを少なくとも１％、５％、１０％、１５％、２０％、２５％、３０％、３５％、４０％、４５％、５０％、５５％、６０％、６５％、７０％、７５％、８０％、８５％、９０％、９５％、又は１００％含む。
【０７０５】
一実施形態によれば、複合粒子１は、半導体ナノプレートレットを少なくとも１％、５％、１０％、１５％、２０％、２５％、３０％、３５％、４０％、４５％、５０％、５５％、６０％、６５％、７０％、７５％、８０％、８５％、９０％、９５％、又は１００％含む。
【０７０６】
一実施形態によれば、該半導体ナノ結晶は、原子レベルで平坦なコアを含む。この実施形態において、原子レベルで平坦なコアは、透過型電子顕微鏡又は蛍光走査顕微鏡、エネルギー分散型Ｘ線分光法（ＥＤＳ）、Ｘ線光電子分光法（ＸＰＳ）、ＵＶ光電子分光法（ＵＰＳ）、電子エネルギー損失分光法（ＥＥＬＳ）、光発光、又は当業者に公知の任意の他の特徴付け手段によって証明され得る。
【０７０７】
一実施形態によれば、該半導体ナノ結晶は、最初のナノプレートレットを含む。
【０７０８】
一実施形態によれば、該半導体ナノ結晶は、最初のコロイドナノプレートレットを含む。
【０７０９】
一実施形態によれば、該半導体ナノ結晶は、半導体ナノプレートレットである。
【０７１０】
一実施形態によれば、該半導体ナノプレートレットは、原子レベルで平坦である。この実施形態において、原子レベルで平坦な半導体ナノプレートレットは、透過型電子顕微鏡又は蛍光走査顕微鏡、エネルギー分散型Ｘ線分光法（ＥＤＳ）、Ｘ線光電子分光法（ＸＰＳ）、ＵＶ光電子分光法（ＵＰＳ）、電子エネルギー損失分光法（ＥＥＬＳ）、光発光、又は当業者に公知の任意の他の特徴付け手段によって証明され得る。
【０７１１】
一実施形態によれば、該半導体ナノプレートレットは、原子レベルで平坦なコアを含む。この実施形態において、原子レベルで平坦なコアは、透過型電子顕微鏡又は蛍光走査顕微鏡、エネルギー分散型Ｘ線分光法（ＥＤＳ）、Ｘ線光電子分光法（ＸＰＳ）、ＵＶ光電子分光法（ＵＰＳ）、電子エネルギー損失分光法（ＥＥＬＳ）、光発光、又は当業者に公知の任意の他の特徴付け手段によって証明され得る。
【０７１２】
一実施形態によれば、該半導体ナノプレートレットは、疑似２Ｄである。
【０７１３】
一実施形態によれば、該半導体ナノプレートレットは、２Ｄ形状である。
【０７１４】
一実施形態によれば、該半導体ナノプレートレットは、原子レベルで調整された厚さを有する。
【０７１５】
一実施形態によれば、該半導体ナノプレートレットは、最初のナノ結晶を含む。
【０７１６】
一実施形態によれば、該半導体ナノプレートレットは、最初のコロイドナノ結晶を含む。
【０７１７】
一実施形態によれば、該半導体ナノプレートレットは、最初のナノプレートレットを含む。
【０７１８】
一実施形態によれば、該半導体ナノプレートレットは、最初のコロイドナノプレートレットを含む。
【０７１９】
一実施形態によれば、該半導体ナノプレートレットのコア３３は、最初のナノプレートレットである。
【０７２０】
一実施形態によれば、該最初のナノプレートレットは、式ＭｘＮｙＥｚＡｗの材料を含み、式中、Ｍ、Ｎ、Ｅ及びＡは上記のとおりである。
【０７２１】
一実施形態によれば、該最初のナノプレートレットの厚さは、Ｍ及びＥの原子層を交互に含む。
【０７２２】
一実施形態によれば、該最初のナノプレートレットの厚さは、Ｍ、Ｎ、Ａ及びＥの原子層を交互に含む。
【０７２３】
一実施形態によれば、半導体ナノプレートレットは、追加の材料の少なくとも１層で部分的に又は完全に覆われた最初のナノプレートレットを含む。
【０７２４】
一実施形態によれば、追加の材料の少なくとも１層は、式ＭｘＮｙＥｚＡｗの材料を含み、式中、Ｍ、Ｎ、Ｅ及びＡは上記のとおりである。
【０７２５】
一実施形態によれば、半導体ナノプレートレットは、追加の材料の少なくとも１層によって、少なくとも１つの面上で部分的に又は完全に覆われた最初のナノプレートレットを含む。
【０７２６】
いくつかの層が最初のナノプレートレットの全て又は一部を覆っている一実施形態において、これらの層は、同じ材料で構成されるか、又は異なる材料で構成され得る。
【０７２７】
いくつかの層が最初のナノプレートレットの全て又は一部を覆っている一実施形態において、これらの層は、材料の勾配を形成するように構成され得る。
【０７２８】
一実施形態において、最初のナノプレートレットは、無機コロイドナノプレートレットである。
【０７２９】
一実施形態において、半導体ナノプレートレットに含まれる最初のナノプレートレットは、その２Ｄ構造を維持している。
【０７３０】
一実施形態において、最初のナノプレートレットを覆っている材料は、無機である。
【０７３１】
一実施形態において、半導体ナノプレートレットの少なくとも一部は、最初のナノプレートレットの厚さを上回る厚さを有する。
【０７３２】
一実施形態において、該半導体ナノプレートレットは、材料の少なくとも１層で完全に覆われた最初のナノプレートレットを含む。
【０７３３】
一実施形態において、半導体ナノプレートレットは、材料の第１の層で完全に覆われた最初のナノプレートレットを含み、前記第１の層は、材料の少なくとも第２の層で部分的に又は完全に覆われている。
【０７３４】
一実施形態において、最初のナノプレートレットは、少なくとも０．３ｎｍ、０．４ｎｍ、０．５ｎｍ、０．６ｎｍ、０．７ｎｍ、０．８ｎｍ、０.９ｎｍ、１．０ｎｍ、１．１ｎｍ、１．２ｎｍ、１．３ｎｍ、１．４ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１０．５ｎｍ、１１ｎｍ、１１．５ｎｍ、１２ｎｍ、１２．５ｎｍ、１３ｎｍ、１３．５ｎｍ、１４ｎｍ、１４．５ｎｍ、１５ｎｍ、１５．５ｎｍ、１６ｎｍ、１６．５ｎｍ、１７ｎｍ、１７．５ｎｍ、１８ｎｍ、１８．５ｎｍ、１９ｎｍ、１９．５ｎｍ、２０ｎｍ、３０ｎｍ、４０ｎｍ、５０ｎｍ、６０ｎｍ、７０ｎｍ、８０ｎｍ、９０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎＭ、３５０ｎｍ、４００ｎｍ、４５０ｎｍ、又は５００ｎｍの厚さを有する。
【０７３５】
一実施形態によれば、最初のナノプレートレットの厚さは、最初のナノプレートレットの横方向の寸法（長さ又は幅）の少なくとも１つよりも少なくとも１．５、少なくとも２、少なくとも２．５、少なくとも３、少なくとも３．５、少なくとも４、少なくとも４．５、少なくとも５、少なくとも５．５、少なくとも６、少なくとも６．５、少なくとも７、少なくとも７．５、少なくとも８、少なくとも８．５、少なくとも９、少なくとも９．５、少なくとも１０、少なくとも１０．５、少なくとも１１、少なくとも１１．５、少なくとも１２、少なくとも１２．５、少なくとも１３、少なくとも１３．５、少なくとも１４、少なくとも１４．５、少なくとも１５、少なくとも１５．５、少なくとも１６、少なくとも１６．５、少なくとも１７、少なくとも１７．５、少なくとも１８、少なくとも１８．５、少なくとも１９、少なくとも１９．５、少なくとも２０、少なくとも２５、少なくとも３０、少なくとも３５、少なくとも４０、少なくとも４５、少なくとも５０、少なくとも５５、少なくとも６０、少なくとも６５、少なくとも７０、少なくとも７５、少なくとも８０、少なくとも８５、少なくとも９０、少なくとも９５、少なくとも１００、少なくとも１５０、少なくとも２００、少なくとも２５０、少なくとも３００、少なくとも３５０、少なくとも４００、少なくとも４５０、少なくとも５００、少なくとも５５０、少なくとも６００、少なくとも６５０、少なくとも７００、少なくとも７５０、少なくとも８００、少なくとも８５０、少なくとも９００、少なくとも９５０、又は少なくとも１０００倍（アスペクト比）小さい。
【０７３６】
一実施形態において、最初のナノプレートレットは、少なくとも２ｎｍ、３ｎｍ、４ｎｍ、５ｎｍ、６ｎｍ、７ｎｍ、８ｎｍ、９ｎｍ、１０ｎｍ、１５ｎｍ、２０ｎｍ、２５ｎｍ、３０ｎｍ、３５ｎｍ、４０ｎｍ、４５ｎｍ、４６ｎｍ、４７ｎｍ、４８ｎｍ、４９ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、１０５ｎｍ、１１０ｎｍ、１１５ｎｍ、１２０ｎｍ、１２５ｎｍ、１３０ｎｍ、１３５ｎｍ、１４０ｎｍ、１４５ｎｍ、１５０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．��μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、又は１ｍｍの横寸法を有する。
【０７３７】
一実施形態によれば、該半導体ナノプレートレットは、少なくとも０．３ｎｍ、０．４ｎｍ、０．５ｎｍ、０．６ｎｍ、０．７ｎｍ、０．８ｎｍ、０．９ｎｍ、１．０ｎｍ、１．１ｎｍ、１．２ｎｍ、１．３ｎｍ、１．４ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１０．５ｎｍ、１１ｎｍ、１１．５ｎｍ、１２ｎｍ、１２．５ｎｍ、１３ｎｍ、１３．５ｎｍ、１４ｎｍ、１４．５ｎｍ、１５ｎｍ、１５．５ｎｍ、１６ｎｍ、１６．５ｎｍ、１７ｎｍ、１７．５ｎｍ、１８ｎｍ、１８．５ｎｍ、１９ｎｍ、１９．５ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、又は５００ｎｍの厚さを有する。
【０７３８】
一実施形態によれば、該半導体ナノプレートレットは、少なくとも２ｎｍ、３ｎｍ、４ｎｍ、５ｎｍ、６ｎｍ、７ｎｍ、８ｎｍ、９ｎｍ、１０ｎｍ、１５ｎｍ、２０ｎｍ、２５ｎｍ、３０ｎｍ、３５ｎｍ、４０ｎｍ、４５ｎｍ、４６ｎｍ、４７ｎｍ、４８ｎｍ、４９ｎｍ、５０ｎｍ、５５ｎｍ、６０ｎｍ、６５ｎｍ、７０ｎｍ、７５ｎｍ、８０ｎｍ、８５ｎｍ、９０ｎｍ、９５ｎｍ、１００ｎｍ、１０５ｎｍ、１１０ｎｍ、１１５ｎｍ、１２０ｎｍ、１２５ｎｍ、１３０ｎｍ、１３５ｎｍ、１４０ｎｍ、１４５ｎｍ、１５０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９��５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、又は１ｍｍの横寸法を有する。
【０７３９】
一実施形態によれば、該半導体ナノプレートレットの厚さは、該半導体ナノプレートレットの横方向の寸法（長さ又は幅）の少なくとも１つよりも少なくとも１．５、少なくとも２、少なくとも２．５、少なくとも３、少なくとも３．５、少なくとも４、少なくとも４．５、少なくとも５、少なくとも５．５、少なくとも６、少なくとも６．５、少なくとも７、少なくとも７．５、少なくとも８、少なくとも８．５、少なくとも９、少なくとも９．５、少なくとも１０、少なくとも１０．５、少なくとも１１、少なくとも１１．５、少なくとも１２、少なくとも１２．５、少なくとも１３、少なくとも１３．５、少なくとも１４、少なくとも１４．５、少なくとも１５、少なくとも１５．５、少なくとも１６、少なくとも１６．５、少なくとも１７、少なくとも１７．５、少なくとも１８、少なくとも１８．５、少なくとも１９、少なくとも１９．５、少なくとも２０、少なくとも２５、少なくとも３０、少なくとも３５、少なくとも４０、少なくとも４５、少なくとも５０、少なくとも５５、少なくとも６０、少なくとも６５、少なくとも７０、少なくとも７５、少なくとも８０、少なくとも８５、少なくとも９０、少なくとも９５、少なくとも１００、少なくとも１５０、少なくとも２００、少なくとも２５０、少なくとも３００、少なくとも３５０、少なくとも４００、少なくとも４５０、少なくとも５００、少なくとも５５０、少なくとも６００、少なくとも６５０、少なくとも７００、少なくとも７５０、少なくとも８００、少なくとも８５０、少なくとも９００、少なくとも９５０、又は少なくとも１０００倍（アスペクト比）小さい。
【０７４０】
一実施形態によれば、該半導体ナノプレートレットは、少なくとも１つの最初のナノプレートレットの表面上での材料の膜若しくは層の堆積による少なくとも１つの最初のナノプレートレットの少なくとも一方の面の厚さの成長のプロセスによって、又は少なくとも１つの最初のナノプレートレットの表面上での材料の膜若しくは層の堆積による少なくとも１つの最初のナノプレートレットの少なくとも一方の面の横方向の成長のプロセスによって、又は当業者に公知の任意の方法によって得られる。
【０７４１】
一実施形態において、該半導体ナノプレートレットは、最初のナノプレートレット及び最初のナノプレートレットの全て又は一部を覆っている１、２、３、４、５又はそれ以上の層を含み、前記層は、最初のナノプレートレットと同じ組成であるか、又は最初のナノプレートレットと異なる組成であるか、又は互いに異なる組成である。
【０７４２】
一実施形態において、該半導体ナノプレートレットは、最初のナノプレートレット及び少なくとも１、２、３、４、５又はそれ以上の層を含み、その中の第１の堆積層は、最初のナノプレートレットの全部又は一部を覆っており、少なくとも第２の堆積層は前の堆積層の全部又は一部を覆っており、前記層は、最初のナノプレートレットと同じ組成であるか、又は最初のナノプレートレットと異なる組成であり、かつ互いに異なる組成である可能性がある。
【０７４３】
一実施形態によれば、該半導体ナノプレートレットは、ＭｘＮｙＥｚＡｗ（式中、Ｍ、Ｎ、Ｅ、及びＡは上記のとおりである）単層によって定量化された厚さを有する。
【０７４４】
一実施形態によれば、該半導体ナノプレートレットのコア３３は、少なくとも１つのＭｘＮｙＥｚＡｗ単層、少なくとも２つのＭｘＮｙＥｚＡｗ単層、少なくとも３つのＭｘＮｙＥｚＡｗ単層、少なくとも４つのＭｘＮｙＥｚＡｗ単層、少なくとも５つのＭｘＮｙＥｚＡｗ単層の厚さを有する（式中、Ｍ、Ｎ、Ｅ、及びＡは上記のとおりである）。
【０７４５】
一実施形態によれば、該半導体ナノプレートレットのシェル３４は、ＭｘＮｙＥｚＡｗ（式中、Ｍ、Ｎ、Ｅ、及びＡは上記のとおりである）単層によって定量化された厚さを有する（式中、Ｍ、Ｎ、Ｅ、及びＡは上記のとおりである）。
【０７４６】
一実施形態によれば、複合粒子１は、さらに、無機材料２中に分散している少なくとも１つの高密度粒子９を含む。この実施形態において、前記少なくとも１つの高密度粒子９は、無機材料２の密度よりも優れた密度を有する高密度材料を含む。
【０７４７】
一実施形態によれば、該高密度材料は、３ｅＶより優れているか、又は３ｅＶと等しいバンドギャップを有する。
【０７４８】
一実施形態によれば、高密度材料の例には、例えば、酸化錫、酸化ケイ素、酸化ゲルマニウム、酸化アルミニウム、酸化ガリウム、酸化ハフニウム（ｈａｆｍｉｕｍ ｏｘｉｄｅ）、酸化チタン、酸化タンタル、酸化イッテルビウム、酸化ジルコニウム、酸化イットリウム、酸化トリウム、酸化亜鉛、酸化ランタニド、酸化アクチニド、アルカリ土類金属酸化物、混合酸化物、それらの混合酸化物；金属硫化物；炭化物；窒化物；又はそれらの混合物が含まれるが、これらに限定されない。
【０７４９】
一実施形態によれば、少なくとも１つの高密度粒子９は、７０％、６０％、５０％、４０％、３０％、２０％、１０％又は１％の最大充填率を有する。
【０７５０】
一実施形態によれば、少なくとも１つの高密度粒子９は、少なくとも３、４、５、６、７、８、９、又は１０の密度を有する。
【０７５１】
好ましい実施形態によれば、複合粒子１の例には、無機材料に封入された半導体ナノ粒子、無機材料に封入された半導体ナノ結晶、無機材料に封入された半導体ナノプレートレット、無機材料に封入されたペロブスカイトナノ粒子、無機材料に封入された蛍光体ナノ粒子、グリースでコーティングされ、次いで、無機材料に封入された半導体ナノプレートレット、例えば、Ａｌ２Ｏ３など、又はそれらの混合物が含まれるが、これらに限定されない。この実施形態において、グリースは、例えば、長鎖無極性炭素鎖分子などの脂質；帯電した末端基を保有するリン脂質分子；ポリマーの１つの部分が、長鎖無極性炭素鎖のドメイン、骨格の一部又はポリマー側鎖の一部のいずれかを有するブロックコポリマー又はコポリマーなどのポリマー；又はカルボキシレート、スルフェート、ホスホネート若しくはチオールを含む末端官能基を有する長鎖炭化水素鎖を指すことができる。
【０７５２】
好ましい実施形態によれば、複合粒子１の例には、ＣｄＳｅ／ＣｄＺｎＳ＠ＳｉＯ２、ＣｄＳｅ／ＣｄＺｎＳ＠ＳｉｘＣｄｙＺｎｚＯｗ、ＣｄＳｅ／ＣｄＺｎｓ＠Ａｌ２Ｏ３、ＩｎＰ／ＺｎＳ＠Ａｌ２Ｏ３、ＣＨ５Ｎ２−ＰｂＢｒ３＠Ａｌ２Ｏ３、ＣｄＳｅ／ＣｄＺｎＳ−Ａｕ＠ＳｉＯ２、Ｆｅ３Ｏ４＠Ａｌ２Ｏ３−ＣｄＳｅ／ＣｄＺｎＳ＠ＳｉＯ２、ＣｄＳ／ＺｎＳ＠Ａｌ２Ｏ３、ＣｄＳｅＳ／ＣｄＺｎＳ＠Ａｌ２Ｏ３、ＣｄＳｅ／ＣｄＳ／ＺｎＳ＠Ａｌ２Ｏ３,＾ ＩｎＰ／ＺｎＳｅ／ＺｎＳ＠Ａｌ２Ｏ３、ＣｕＩｎＳ２／ＺｎＳ＠Ａｌ２Ｏ３、ＣｕＩｎＳｅ２／ＺｎＳ＠Ａｌ２Ｏ３、ＣｄＳｅ／ＣｄＳ／ＺｎＳ＠ＳｉＯ２、ＣｄＳｅＳ／ＺｎＳ＠Ａｌ２Ｏ３,＾ ＣｄＳｅＳ／ＣｄＺｎｓ＠ＳｉＯ２、ＩｎＰ／ＺｎＳ＠ＳｉＯ２、ＣｄＳｅＳ／ＣｄＺｎＳ＠ＳｉＯ２、ＩｎＰ／ＺｎＳｅ／ＺｎＳ＠ＳｉＯ２、Ｆｅ３Ｏ４＠Ａｌ２Ｏ３、ＣｄＳｅ／ＣｄＺｎＳ＠ＺｎＯ、ＣｄＳｅ／ＣｄＺｎＳ＠ＺｎＯ、ＣｄＳｅ／ＣｄＺｎＳ＠Ａｌ２Ｏ３＠ＭｇＯ、ＣｄＳｅ／ＣｄＺｎＳ−Ｆｅ３Ｏ４＠ＳｉＯ２、ｐｈｏｓｐｈｏｒ ｎａｎｏｐａｒｔｉｃｌｅｓ＠Ａｌ２Ｏ３、ｐｈｏｓｐｈｏｒ ｎａｎｏｐａｒｔｉｃｌｅｓ＠ＺｎＯ、ｐｈｏｓｐｈｏｒ ｎａｎｏｐａｒｔｉｃｌｅｓ＠ ＳｉＯ２、ｐｈｏｓｐｈｏｒ ｎａｎｏｐａｒｔｉｃｌｅｓ＠ＨｆＯ２、ＣｄＳｅ／ＣｄＺｎＳ＠ＨｆＯ２、ＣｄＳｅＳ／ＣｄＺｎＳ＠ＨｆＯ２、ＩｎＰ／ＺｎＳ＠ＨｆＯ２、ＣｄＳｅＳ／ＣｄＺｎＳ＠ＨｆＯ２、ＩｎＰ／ＺｎＳｅ／ＺｎＳ＠ＨｆＯ２、ＣｄＳｅ／ＣｄＺｎＳ−Ｆｅ３Ｏ４＠ＨｆＯ２、ＣｄＳｅ／ＣｄＳ／ＺｎＳ＠ＳｉＯ２、又はそれらの混合物；式中、蛍光体ナノ粒子には、イットリウムアルミニウムガーネット粒子（ＹＡＧ、Ｙ３Ａｌ５Ｏ１２）、（Ｃａ,Ｙ）−α−ＳｉＡｌＯＮ：Ｅｕ粒子、（（Ｙ,Ｇｄ）３（Ａｌ,Ｇａ）５Ｏ１２：Ｃｅ）粒子、ＣａＡｌＳｉＮ３：Ｅｕ粒子、硫化物系蛍光体粒子、ＰＦＳ：Ｍｎ４＋粒子（ケイフッ化カリウム）が含まれるが、これらに限定されない。
【０７５３】
一実施形態によれば、複合粒子１は、ＴｉＯ２に封入された量子ドット、ＴｉＯ２に封入された半導体ナノ結晶、又はＴｉＯ２に封入された半導体ナノプレートレットを含まない。
【０７５４】
一実施形態によれば、複合粒子１は、ナノ粒子３と無機材料２の間にスペーサー層を含まない。
【０７５５】
一実施形態によれば、複合粒子１は１種のコア／シェルナノ粒子を含まず、該コアは、発光性で、赤色光を放ち、該シェルは、ナノ粒子３と無機材料２の間のスペーサー層である。
【０７５６】
一実施形態によれば、複合粒子１は、コア／シェルナノ粒子及び複数のナノ粒子３を含まず、該コアは、発光性で、赤色光を放ち、該シェルは、ナノ粒子３と無機材料２の間のスペーサー層である。
【０７５７】
一実施形態によれば、複合粒子１は、少なくとも１種の発光性コア、スペーサー層、封入層及び複数の量子ドットを含まず、該発光性コアは赤色光を放ち、該スペーサー層は、前記発光性コアと無機材料２の間に位置している。
【０７５８】
一実施形態によれば、複合粒子１は、スペーサー層によって囲まれ、赤色光を放つ発光性コアを含まない。
【０７５９】
一実施形態によれば、複合粒子１は、発光性コアを覆うか、又は囲んでいるナノ粒子を含まない。
【０７６０】
一実施形態によれば、複合粒子１は、赤色光を放つ発光性コアを覆うか、又は囲んでいるナノ粒子を含まない。
【０７６１】
一実施形態によれば、複合粒子１は、ケイ酸塩蛍光体、アルミン酸塩蛍光体、リン酸塩蛍光体、硫化物蛍光体、窒化物蛍光体、窒素酸化物蛍光体、及び上述の２種以上の材料の組み合わせからなる群から選択された特定の材料によって作られた発光性コアを含まず、前記発光性コアは、スペーサー層によって覆われている。
【０７６２】
本発明の別の目的は、本発明の複合粒子１であり、前記複合粒子１は官能化されている。
【０７６３】
官能化複合粒子１は、その後、さらなる使用のためにホスト材料中に分散させることができる。
【０７６４】
一実施形態によれば、該ホスト材料は、酢酸塩、炭酸塩、塩化物、クエン酸塩、シアン化物、フッ化物、硝酸塩、亜硝酸塩、リン酸塩、又は硫酸塩に基づくイオン結晶を含み得る。
【０７６５】
一部の用途、例えば、生物学的用途では、粒子を、例えば、生体適合性物質で官能化する必要がある。
【０７６６】
一実施形態によれば、本発明の複合粒子１は、特異的結合成分で官能化されており、前記特異的結合成分には、抗原、ステロイド、ビタミン、薬物、ハプテン、代謝産物、毒素、環境汚染物質、アミノ酸、ペプチド、タンパク質、抗体、多糖類、ヌクレオチド、ヌクレオシド、オリゴヌクレオチド、ソラレン、ホルモン、核酸、核酸ポリマー、炭水化物、脂質、リン脂質、リポタンパク質、リポ多糖、リポソーム、親油性ポリマー、合成ポリマー、ポリマー微粒子、生物細胞、ウイルス及びそれらの組み合わせが含まれるが、これらに限定されない。好ましいペプチドには、神経ペプチド、サイトカイン、毒素、プロテアーゼ基質、及びタンパク質キナーゼ基質が含まれるが、これらに限定されない。好ましいタンパク質コンジュゲートには、酵素、抗体、レクチン、糖タンパク質、ヒストン、アルブミン、リポタンパク質、アビジン、ストレプトアビジン、プロテインＡ、プロテインＧ、フィコビリンタンパク質及び他の蛍光タンパク質、ホルモン、毒素及び成長因子が含まれる。好ましい核酸ポリマーは、一本鎖又は多重鎖の、天然若しくは合成のＤＮＡ又はＲＮＡオリゴヌクレオチド、又はＤＮＡ／ＲＮＡハイブリッドであるか、又はモルホリン誘導体化リン化物などの稀なリンカー、又はＮ−（２−アミノエチル）グリシン単位などのペプチド核酸を取り込み、該核酸は、５０個未満のヌクレオチド、より典型的には２５個未満のヌクレオチドを含有する。本発明の複合粒子１の官能化は、当技術分野で公知の技術を用いて作製することができる。
【０７６７】
本発明の別の目的は、少なくとも１つのホスト材料７１及び本発明の少なくとも１種の複合粒子１を含む発光材料７に関し、前記少なくとも１種の複合粒子１は、少なくとも１つのホスト材料７１中に分散している（図６Ａに示すように）。
【０７６８】
発光材料７は、少なくとも１つのホスト材料７１によって、分子酸素、オゾン、水及び／又は高温からの複合粒子１の保護を可能にする。したがって、前記発光材料７上での補助保護層の堆積は必須ではなく、時間、費用及び発光損失をセーブすることができる。
【０７６９】
一実施形態によれば、ホスト材料７１は、少なくとも１種の複合粒子１を部分的に又は完全に取り囲み、封入し、かつ／又は覆っている。
【０７７０】
一実施形態によれば、発光材料７は、さらに複数の複合粒子１を含む。
【０７７１】
一実施形態によれば、発光材料７は、少なくとも２種のホスト材料７１を含む。この実施形態において、該ホスト材料は、異なっていても、又は同一でもよい。
【０７７２】
一実施形態によれば、発光材料７は、複数のホスト材料７１を含む。
【０７７３】
一実施形態によれば、複数の複合粒子１は、ホスト材料７１中に均一に分散している。
【０７７４】
一実施形態によれば、ホスト材料７１中の複合粒子１の充填率は、少なくとも０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、９１％、９２％、９３％、９４％、９５％、９６％、９７％、９８％、又は９９％である。
【０７７５】
一実施形態によれば、ホスト材料７１中の複合粒子１の充填率は、０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、９１％、９２％、９３％、９４％、９５％、９６％、９７％、９８％、又は９９％未満である。
【０７７６】
一実施形態によれば、ホスト材料７１中に分散している複合粒子１は、少なくとも０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、又は９５％のパッキング率を有する。
【０７７７】
一実施形態によれば、ホスト材料７１中に分散している複合粒子１は、０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、又は９５％未満のパッキング率を有する。
【０７７８】
一実施形態によれば、複合粒子１は隣接しており、接触している。
【０７７９】
一実施形態によれば、複合粒子１は、触れておらず、接触していない。
【０７８０】
一実施形態によれば、同じホスト材料７１において、複合粒子１は、触れておらず、接触していない。
【０７８１】
一実施形態によれば、複合粒子１は、ホスト材料７１によって分離されている。
【０７８２】
一実施形態によれば、複合粒子１は、例えば、従来の顕微鏡、透過型電子顕微鏡、走査型透過電子顕微鏡、走査型電子顕微鏡、又は蛍光走査顕微鏡により個々に証明することができる
【０７８３】
一実施形態によれば、複数の複合粒子１の各複合粒子１は、平均最小距離だけその隣接する複合粒子１から離間している。
【０７８４】
一実施形態によれば、２個の複合粒子１の間の平均最小距離は制御されている。
【０７８５】
一実施形態によれば、ホスト材料７１中の又は複合粒子１の統計セット中の２個の複合粒子１の間の平均最小距離は、少なくとも１ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１０．５ｎｍ、１１ｎｍ、１１．５ｎｍ、１２ｎｍ、１２．５ｎｍ、１３ｎｍ、１３．５ｎｍ、１４ｎｍ、１４．５ｎｍ、１５ｎｍ、１５．５ｎｍ、１６ｎｍ、１６．５ｎｍ、１７ｎｍ、１７．５ｎｍ、１８ｎｍ、１８．５ｎｍ、１９ｎｍ、１９．５ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７��μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、３００μｍ、４００μｍ、５００μｍ、６００μｍ、７００μｍ、８００μｍ、９００μｍ、又は１ｍｍである。
【０７８６】
一実施形態によれば、ホスト材料７１中の又は複合粒子１の統計セット中の２個の複合粒子１の間の平均距離は、少なくとも１ｎｍ、１．５ｎｍ、２ｎｍ、２．５ｎｍ、３ｎｍ、３．５ｎｍ、４ｎｍ、４．５ｎｍ、５ｎｍ、５．５ｎｍ、６ｎｍ、６．５ｎｍ、７ｎｍ、７．５ｎｍ、８ｎｍ、８．５ｎｍ、９ｎｍ、９．５ｎｍ、１０ｎｍ、１０．５ｎｍ、１１ｎｍ、１１．５ｎｍ、１２ｎｍ、１２．５ｎｍ、１３ｎｍ、１３．５ｎｍ、１４ｎｍ、１４．５ｎｍ、１５ｎｍ、１５．５ｎｍ、１６ｎｍ、１６．５ｎｍ、１７ｎｍ、１７．５ｎｍ、１８ｎｍ、１８．５ｎｍ、１９ｎｍ、１９．５ｎｍ、２０ｎｍ、３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．５μｍ、５μｍ、５．５μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５��ｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、３００μｍ、４００μｍ、５００μｍ、６００μｍ、７００μｍ、８００μｍ、９００μｍ、又は１ｍｍである。
【０７８７】
一実施形態によれば、ホスト材料７１中の又は複合粒子１の統計セット中の２個の複合粒子１の間の平均距離は、０．０１％、０．０２％、０．０３％、０．０４％、０．０５％、０．０６％、０．０７％、０．０８％、０．０９％、０．１％、０．２％、０．３％、０．４％、０．５％、０．６％、０．７％、０．８％、０．９％、１％、１．１％、１．２％、１．３％、１．４％、１．５％、１．６％、１．７％、１．８％、１．９％、２％、２．１％、２．２％、２．３％、２．４％、２．５％、２．６％、２．７％、２．８％、２．９％、３％、３．１％、３．２％、３．３％、３．４％、３．５％、３．６％、３．７％、３．８％、３．９％、４％、４．１％、４．２％、４．３％、４．４％、４．５％、４．６％、４．７％、４．８％、４．９％、５％、５．１％、５．２％、５．３％、５．４％、５．５％、５．６％、５．７％、５．８％、５．９％、６％、６．１％、６．２％、６．３％、６．４％、６．５％、６．６％、６．７％、６．８％、６．９％、７％、７．１％、７．２％、７．３％、７．４％、７．５％、７．６％、７．７％、７．８％、７．９％、８％、８．１％、８．２％、８．３％、８．４％、８．５％、８．６％、８．７％、８．８％、８．９％、９％、９．１％、９．２％、９．３％、９．４％、９．５％、９．６％、９．７％、９．８％、９．９％、又は１０％以下の偏差を有し得る。
【０７８８】
一実施形態によれば、発光材料７は、光学的に透明な空隙領域を含まない。
【０７８９】
一実施形態によれば、発光材料７は、少なくとも１種の複合粒子１の周囲に空隙領域を含まない。
【０７９０】
一実施形態によれば、図６Ｂに示すように、発光材料７は、さらに、無機材料２１を含む少なくとも１個の粒子、及び複数のナノ粒子を含み、前記無機材料２１は、本発明の複合粒子に含まれる無機材料２と異なっている。この実施形態において、無機材料２１を含む前記少なくとも１個の粒子は、空であり、すなわち、ナノ粒子を含まない。
【０７９１】
一実施形態によれば、発光材料７は、さらに無機材料２１を含む少なくとも１個の粒子、及び複数のナノ粒子を含み、前記無機材料２１は、本発明の複合粒子に含まれる無機材料２と同じである。この実施形態において、無機材料２１を含む前記少なくとも１個の粒子は、空であり、すなわち、ナノ粒子を含まない。
【０７９２】
一実施形態によれば、発光材料７は、さらに無機材料２１を含む少なくとも１個の粒子を含み、前記無機材料２１は、本発明の複合粒子に含まれる無機材料２と同じである。この実施形態において、無機材料２１を含む前記少なくとも１個の粒子は、空であり、すなわち、ナノ粒子を含まない。
【０７９３】
一実施形態によれば、発光材料７は、さらに無機材料２１を含む少なくとも１個の粒子を含み、前記無機材料２１は、本発明の複合粒子に含まれる無機材料２と異なる。この実施形態において、無機材料２１を含む前記少なくとも１個の粒子は、空であり、すなわち、ナノ粒子を含まない。
【０７９４】
一実施形態によれば、発光材料７は、さらに、無機材料２１を含む粒子を重量で少なくとも１％、２％、３％、４％、５％、６％、７％、８％、９％、１０％、１５％、２０％、２５％、３０％、３５％、４０％、４５％、５０％、５５％、６０％、６５％、７０％、７５％、８０％、８５％、９０％、又は９５％含む。
【０７９５】
一実施形態によれば、無機材料２１を含む粒子は、少なくとも１種の複合粒子１とは異なるサイズを有する。
【０７９６】
一実施形態によれば、無機材料２１を含む粒子は、少なくとも１種の複合粒子１と同じサイズを有する。
【０７９７】
一実施形態によれば、発光材料７は、さらに複数のナノ粒子を含む。この実施形態において、前記ナノ粒子は、少なくとも１種の複合粒子１に含まれるナノ粒子３とは異なる。
【０７９８】
一実施形態によれば、発光材料７は、さらに複数のナノ粒子を含む。この実施形態において、前記ナノ粒子は、少なくとも１種の複合粒子１に含まれるナノ粒子３と同じである。
【０７９９】
一実施形態によれば、発光材料７は、さらに、ナノ粒子を重量で少なくとも１％、２％、３％、４％、５％、６％、７％、８％、９％、１０％、１５％、２０％、２５％、３０％、３５％、４０％、４５％、５０％、５５％、６０％、６５％、７０％、７５％、８０％、８５％、９０％、又は９５％含み、前記ナノ粒子は、少なくとも１種の複合粒子１に含まれない。
【０８００】
一実施形態によれば、発光材料７は、酸素を含まない。
【０８０１】
一実施形態によれば、発光材料７は、水を含まない。
【０８０２】
別の実施形態において、発光材料７は、さらに、少なくとも１つの溶媒を含み得る。
【０８０３】
別の実施形態において、発光材料７は、溶媒を含まない。
【０８０４】
別の実施形態において、発光材料７は、さらに、１−メトキシ−２−プロパノール、２−ピロリジノン、Ｃ４〜Ｃ８の１，２−アルカンジオール、脂肪族又は脂環式ケトン、メチルエチルケトン、Ｃ１〜Ｃ４アルカノール、例えば、メタノール、エタノール、メタノールプロパノール、又はイソプロパノール、ケトン類、エステル類など、エチレングリコール又はプロピレングリコールのエーテル、アセタール、アクリル樹脂、ポリビニルアセテート、ポリビニルアルコール、ポリアミド樹脂、ポリウレタン樹脂、エポキシ樹脂、アルキドエステル、ニトロ化セルロース、エチルセルロース、カルボキシメチルセルロースナトリウム、アルキド類、マレイン酸物質、セルロース誘導体、ホルムアルデヒド、ゴム系樹脂、フェノール類、プロピルアセテート、グリコールエーテル、脂肪族炭化水素、酢酸塩、エステル、アクリル、セルロースエステル、ニトロセルロース、変性樹脂、アルコキシル化アルコール、２−ピロリドン、２−ピロリドンのホモログ、グリコール、水、又はそれらの混合物を含むが、これらに限定されない液体を含み得る。
【０８０５】
一実施形態によれば、発光材料７は、発光材料７の総重量と比較して、重量で少なくとも１％、２％、３％、４％、５％、６％、７％、８％、９％、１０％、１５％、２０％、２５％、３０％、３５％、４０％、４５％、５０％、５５％、６０％、６５％、７０％、７５％、８０％、８５％、９０％、又は９５％のレベルで液体を含む。
【０８０６】
一実施形態によれば、発光材料７は、さらに、ホスト材料７１中に分散した散乱粒子を含む。散乱粒子の例には、ＳｉＯ２、ＺｒＯ２、ＺｎＯ、ＭｇＯ、ＳｎＯ２、ＴｉＯ２、Ａｇ、Ａｕ、アルミナ、硫酸バリウム、ＰＴＦＥ、及びチタン酸バリウムなどが含まれるが、これらに限定されない。前記散乱粒子は、発光材料７の内部で散乱する光を増加させるのに役立ち得、その結果、光子と散乱粒子の間の相互作用が増し、したがって、粒子によってより多くの光が吸収される。
【０８０７】
一実施形態において、発光材料７は、さらに、ホスト材料７１中に分散した熱伝導体粒子を含む。熱伝導体粒子の例には、ＳｉＯ２、ＺｒＯ２、ＺｎＯ、ＭｇＯ、ＳｎＯ２、ＴｉＯ２、ＣａＯ、アルミナ、硫酸バリウム、ＰＴＦＥ、及びチタン酸バリウムなどが含まれるが、これらに限定されない。この実施形態において、ホスト材料７１の熱伝導率は増加する。
【０８０８】
一実施形態によれば、発光材料７は、少なくとも１つの発光ピークを有する発光スペクトルを示し、前記発光ピークは、４００ｎｍ〜５０μｍの範囲の最大発光波長を有する。
【０８０９】
一実施形態によれば、発光材料７は、少なくとも１つの発光ピークを有する発光スペクトルを示し、前記発光ピークは、４００ｎｍ〜５００ｎｍの範囲の最大発光波長を有する。この実施形態において、発光材料７は、青色光を放つ。
【０８１０】
一実施形態によれば、発光材料７は、少なくとも１つの発光ピークを有する発光スペクトルを示し、前記発光ピークは、５００ｎｍ〜５６０ｎｍの範囲、より好ましくは、５１５ｎｍ〜５４５ｎｍの範囲の最大発光波長を有する。この実施形態において、発光材料７は、緑色の光を放つ。
【０８１１】
一実施形態によれば、発光材料７は、少なくとも１つの発光ピークを有する発光スペクトルを示し、前記発光ピークは、５６０ｎｍ〜５９０ｎｍの範囲の最大発光波長を有する。この実施形態において、発光材料７は、黄色の光を放つ。
【０８１２】
一実施形態によれば、発光材料７は、少なくとも１つの発光ピークを有する発光スペクトルを示し、前記発光ピークは、５９０ｎｍ〜７５０ｎｍの範囲、より好ましくは、６１０ｎｍ〜６５０ｎｍの範囲の最大発光波長を有する。この実施形態において、発光材料７は、赤色の光を放つ。
【０８１３】
一実施形態によれば、発光材料７は、少なくとも１つの発光ピークを有する発光スペクトルを示し、前記発光ピークは、７５０ｎｍ〜５０μｍの範囲の最大発光波長を有する。この実施形態において、発光材料７は、近赤外光、中赤外光、又は赤外光を放つ。
【０８１４】
一実施形態によれば、発光材料７は、半値全幅が９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い少なくとも１つの発光ピークを有する発光スペクトルを示す。
【０８１５】
一実施形態によれば、発光材料７は、１／４値全幅が９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い少なくとも１つの発光ピークを有する発光スペクトルを示す。
【０８１６】
一実施形態によれば、発光材料７は、少なくとも５％、１０％、１５％、２０％、２５％、３０％、３５％、４０％、４５％、５０％、５５％、６０％、６５％、７０％、７５％、８０％、８５％、９０％又は１００％の光発光量子収率（ＰＬＱＹ）を有する。
【０８１７】
一実施形態によれば、発光材料７は、光照明下で少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、８０％、７０％、６０％、５０％、４０％、３０％、２５％、２０％、１５％、１０％、５％、４％、３％、２％、１％、又は０％未満の光発光量子収率（ＰＬＱＹ）の減少を示す。
【０８１８】
一実施形態によれば、該光照明は、レーザ、ダイオード、蛍光灯若しくはキセノンアークランプなどの青色、緑色、赤色、又はＵＶの光源によって提供される。一実施形態によれば、照明の光子束又は平均ピークパルス力は、１ｍＷ．ｃｍ−２〜１００ｋＷ．ｃｍ−２、より好ましくは、１０ｍＷ．ｃｍ−２〜１００Ｗ．ｃｍ−２、さらにより好ましくは、１０ｍＷ．ｃｍ−２〜３０Ｗ．ｃｍ−２に含まれる。
【０８１９】
一実施形態によれば、照明の光子束又は平均ピークパルス力は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２である。
【０８２０】
一実施形態によれば、発光材料７は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２の光子束又は平均ピークパルス力での光照明下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、８０％、７０％、６０％、５０％、４０％、３０％、２５％、２０％、１５％、１０％、５％、４％、３％、２％、１％、又は０％未満の光発光量子収率（ＰＱＬＹ）の減少を示す。
【０８２１】
一実施形態において、発光材料７は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２の光子束又は平均ピークパルス力での光照明下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、８０％、７０％、６０％、５０％、４０％、３０％、２５％、２０％、１５％、１０％、５％、４％、３％、２％、１％、又は０％未満のＦＣＥの減少を示す。
【０８２２】
一実施形態において、発光材料７は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２の平均ピークパルス力でのパルス光下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、８０％、７０％、６０％、５０％、４０％、３０％、２５％、２０％、１５％、１０％、５％、４％、３％、２％、１％、又は０％未満の光発光量子収率（ＰＱＬＹ）の減少を示す。
【０８２３】
好ましい一実施形態において、発光材料７は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２の平均ピークパルス力若しくは光子束でのパルス光又は連続光下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、２５％、２０％、１５％、１０％、５％、４％、３％、２％、１％、又は０％未満の光発光量子収率（ＰＱＬＹ）の減少を示す。
【０８２４】
一実施形態において、発光材料７は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２の平均ピークパルス力でのパルス光下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、８０％、７０％、６０％、５０％、４０％、３０％、２５％、２０％、１５％、１０％、５％、４％、３％、２％、１％、又は０％未満のＦＣＥの減少を示す。
【０８２５】
一実施形態において、発光材料７は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ−２、７０Ｗ．ｃｍ−２、８０Ｗ．ｃｍ−２、９０Ｗ．ｃｍ−２、１００Ｗ．ｃｍ−２、１１０Ｗ．ｃｍ−２、１２０Ｗ．ｃｍ−２、１３０Ｗ．ｃｍ−２、１４０Ｗ．ｃｍ−２、１５０Ｗ．ｃｍ−２、１６０Ｗ．ｃｍ−２、１７０Ｗ．ｃｍ−２、１８０Ｗ．ｃｍ−２、１９０Ｗ．ｃｍ−２、２００Ｗ．ｃｍ−２、３００Ｗ．ｃｍ−２、４００Ｗ．ｃｍ−２、５００Ｗ．ｃｍ−２、６００Ｗ．ｃｍ−２、７００Ｗ．ｃｍ−２、８００Ｗ．ｃｍ−２、９００Ｗ．ｃｍ−２、１ｋＷ．ｃｍ−２、５０ｋＷ．ｃｍ−２、又は１００ｋＷ．ｃｍ−２の平均ピークパルス力若しくは光子束でのパルス光又は連続光下で、少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、２５％、２０％、１５％、１０％、５％、４％、３％、２％、１％、又は０％未満のＦＣＥの減少を示す。
【０８２６】
一実施形態によれば、ホスト材料７１は、酸素を含まない。
【０８２７】
一実施形態によれば、ホスト材料７１は、水を含まない。
【０８２８】
一実施形態によれば、ホスト材料７１は、分子酸素、オゾン、水及び／又は高温からの少なくとも１種の複合粒子１の化学的及び物理的特性の劣化を制限又は防止する。
【０８２９】
別の実施形態によれば、ホスト材料７１は、２００ｎｍ〜５０μｍ、２００ｎｍ〜１０μｍ、２００ｎｍ〜２５００ｎｍ、２００ｎｍ〜２０００ｎｍ、２００ｎｍ〜１５００ｎｍ、２００ｎｍ〜１０００ｎｍ、２００ｎｍ〜８００ｎｍ、４００ｎｍ〜７００ｎｍ、４００ｎｍ〜６００ｎｍ、又は４００ｎｍ〜４７０ｎｍの波長で光学的に透明である。
【０８３０】
一実施形態によれば、ホスト材料７１は、４５０ｎｍで１．０〜３．０、１．２〜２．６、１．４〜２．０の範囲の屈折率を有する。
【０８３１】
一実施形態によれば、ホスト材料７１は、４５０ｎｍで少なくとも１．０、１．１、１．２、１．３、１．４、１．５、１．６、１．７、１．８、１．９、２．０、２．１、２．２、２．３、２．４、２．５、２．６、２．７、２．８、２．９、又は３．０の屈折率を有する。
【０８３２】
一実施形態によれば、ホスト材料７１は、少なくとも１種の複合粒子１に含まれる無機材料２の屈折率又は複合粒子１の屈折率とは異なる屈折率を有する。この実施形態は、光のより広い散乱を可能にする。この実施形態はまた、放たれる光の波長よりも励起光の波長が低いので、特に、放たれる光の散乱に対して励起光の散乱を増大させるために、波長の関数として光散乱の違いを有することを可能にする。
【０８３３】
一実施形態によれば、ホスト材料７１は、少なくとも１種の複合粒子１に含まれる無機材料２の屈折率又は少なくとも０．０２、０．０２５、０.０３、０．０３５、０．０４、０．０４５、０．０５、０．０５５、０．０６、０．０６５、０．０７、０．０７５、０．０８、０．０８５、０．０９、０．０９５、０．１、０．１１、０．１１５、０．１２、０．１２５、０．１３、０．１３５、０．１４、０．１４５、０．１５、０．１５５、０．１６、０．１６５、０．１７、０．１７５、０．１８、０．１８５、０．１９、０．１９５、０．２、０．２５、０．３、０．３５、０．４、０．４５、０．５、０．５５、０．６、０．６５、０．７、０．７５、０．８、０.８５、０．９、０．９５、１、１．１、１．１５、１．２、１．２５、１．３、１．３５、１．４、１．４５、１．５、１．５５、１．６、１．６５、１．７、１．７５、１．８、１．８５、１．９、１．９５、又は２の複合粒子１の屈折率との屈折率の差を有する。
【０８３４】
一実施形態によれば、ホスト材料７１は、０．０２〜２の範囲、０．０２〜１．５の範囲、０．０３〜１．５の範囲、０．０４〜１．５の範囲、０．０５〜１．５の範囲、０．０２〜１．２の範囲、０．０３〜１．２の範囲、０．０４〜１．２の範囲、０．０５〜１．２の範囲、０．０５〜１の範囲、０．１〜１の範囲、０．２〜１の範囲、０．３〜１の範囲、０．５〜１の範囲、０．０５〜２の範囲、０．１〜２の範囲、０．２〜２の範囲、０．３〜２の範囲、又は０．５〜２の範囲の少なくとも１種の複合粒子１に含まれる無機材料２との屈折率の差を有する。
【０８３５】
屈折率の差は、４５０ｎｍで測定した。
【０８３６】
一実施形態によれば、ホスト材料７１は、無機材料２の屈折率より優れているか、又は同等の屈折率を有する。
【０８３７】
一実施形態によれば、ホスト材料７１は、無機材料２の屈折率よりも劣っている屈折率を有する。
【０８３８】
一実施形態によれば、ホスト材料７１に少なくとも１種の複合粒子１は、光を散乱するように構成されている。
【０８３９】
一実施形態によれば、発光材料７は、１％〜１００％の範囲のヘイズ率を有する。
【０８４０】
一実施形態によれば、発光材料７は、少なくとも１％、２％、３％、４％、５％、１０％、１５％、２０％、２５％、３０％、３５％、４０％、４５％、５０％、５５％、６０％、６５％、７０％、７５％、８０％、８５％、９０％、９５％、又は１００％のヘイズ率を有する。
【０８４１】
ヘイズ率は、光源で照射されたときに、視野角を超えて材料が散乱する光の強度と材料が送達する全強度の比によって算出される。
【０８４２】
一実施形態によれば、ヘイズ率範囲を測定するために使用される視野角は、０°〜２０°の範囲である。
【０８４３】
一実施形態によれば、ヘイズ率を測定するために使用される視野角は、少なくとも０°、１°、２°、３°、４°、５°、６°、７°、８°、９°、１０°、１１°、１２°、１３°、１４°、１５°、１６°、１７°、１８°、１９°、又は２０°である。
【０８４４】
一実施形態によれば、ホスト材料７１中の少なくとも１種の複合粒子１は、導波路として機能するように構成されている。この実施形態において、少なくとも１種の複合粒子１の屈折率は、ホスト材料７１の屈折率よりも高い。
【０８４５】
一実施形態によれば、複合粒子１は、球形を有する。球形は、導波路として動作するように、前記複合粒子を残すことなく、光が複合粒子１中を循環するのを可能にすることができる。球形は、光がウィスパリングギャラリー波モードを有するのを可能にすることができる。さらに、完全な球形は、散乱光の強度の変動を防止する。
【０８４６】
一実施形態によれば、ホスト材料７１中の少なくとも１種の複合粒子１は、前記複合粒子１内の光の多重反射をもたらすように構成されている。
【０８４７】
一実施形態によれば、ホスト材料７１は、少なくとも１種の複合粒子１に含まれる無機材料２の屈折率に等しい屈折率を有する。この実施形態において、光の散乱は防止される。
【０８４８】
一実施形態によれば、ホスト材料７１は、熱絶縁体である。
【０８４９】
一実施形態によれば、ホスト材料７１は、熱伝導体である。
【０８５０】
一実施形態によれば、ホスト材料７１は、０．１〜４５０Ｗ／（ｍ．Ｋ）、好ましくは、１〜２００Ｗ／（ｍ．Ｋ）、より好ましくは、１０〜１５０Ｗ／（ｍ．Ｋ）の範囲の標準的な条件での熱伝導性を有する。
【０８５１】
一実施形態によれば、ホスト材料７１は、少なくとも０．１Ｗ／（ｍ．Ｋ）、０．２Ｗ／（ｍ．Ｋ）、０．３Ｗ／（ｍ．Ｋ）、０．４Ｗ／（ｍ．Ｋ）、０．５Ｗ／（ｍ．Ｋ）、０．６Ｗ／（ｍ．Ｋ）、０．７Ｗ／（ｍ．Ｋ）、０．８Ｗ／（ｍ．Ｋ）、０．９Ｗ／（ｍ．Ｋ）、１Ｗ／（ｍ．Ｋ）、１．１Ｗ／（ｍ．Ｋ）、１．２Ｗ／（ｍ．Ｋ）、１．３Ｗ／（ｍ．Ｋ）、１．４Ｗ／（ｍ．Ｋ）、１．５Ｗ／（ｍ．Ｋ）、１．６Ｗ／（ｍ．Ｋ）、１．７Ｗ／（ｍ．Ｋ）、１．８Ｗ／（ｍ．Ｋ）、１．９Ｗ／（ｍ．Ｋ）、２Ｗ／（ｍ．Ｋ）、２．１Ｗ／（ｍ．Ｋ）、２．２Ｗ／（ｍ．Ｋ）、２．３Ｗ／（ｍ．Ｋ）、２．４Ｗ／（ｍ．Ｋ）、２．５Ｗ／（ｍ．Ｋ）、２．６Ｗ／（ｍ．Ｋ）、２．７Ｗ／（ｍ．Ｋ）、２．８Ｗ／（ｍ．Ｋ）、２．９Ｗ／（ｍ．Ｋ）、３Ｗ／（ｍ．Ｋ）、３．１Ｗ／（ｍ．Ｋ）、３．２Ｗ／（ｍ．Ｋ）、３．３Ｗ／（ｍ．Ｋ）、３．４Ｗ／（ｍ．Ｋ）、３．５Ｗ／（ｍ．Ｋ）、３．６Ｗ／（ｍ．Ｋ）、３．７Ｗ／（ｍ．Ｋ）、３．８Ｗ／（ｍ．Ｋ）、３．９Ｗ／（ｍ．Ｋ）、４Ｗ／（ｍ．Ｋ）、４．１Ｗ／（ｍ．Ｋ）、４．２Ｗ／（ｍ．Ｋ）、４．３Ｗ／（ｍ．Ｋ）、４．４Ｗ／（ｍ．Ｋ）、４．５Ｗ／（ｍ．Ｋ）、４．６Ｗ／（ｍ．Ｋ）、４．７Ｗ／（ｍ．Ｋ）、４．８Ｗ／（ｍ．Ｋ）、４．９Ｗ／（ｍ．Ｋ）、５Ｗ／（ｍ．Ｋ）、５．１Ｗ／（ｍ．Ｋ）、５．２Ｗ／（ｍ．Ｋ）、５．３Ｗ／（ｍ．Ｋ）、５．４Ｗ／（ｍ．Ｋ）、５．５Ｗ／（ｍ．Ｋ）、５．６Ｗ／（ｍ．Ｋ）、５．７Ｗ／（ｍ．Ｋ）、５．８Ｗ／（ｍ．Ｋ）、５．９Ｗ／（ｍ．Ｋ）、６Ｗ／（ｍ．Ｋ）、６．１Ｗ／（ｍ．Ｋ）、６．２Ｗ／（ｍ．Ｋ）、６．３Ｗ／（ｍ．Ｋ）、６．４Ｗ／（ｍ．Ｋ）、６．５Ｗ／（ｍ．Ｋ）、６．６Ｗ／（ｍ．Ｋ）、６．７Ｗ／（ｍ．Ｋ）、６．８Ｗ／（ｍ．Ｋ）、６．９Ｗ／（ｍ．Ｋ）、７Ｗ／（ｍ．Ｋ）、７．１Ｗ／（ｍ．Ｋ）、７．２Ｗ／（ｍ．Ｋ）、７．３Ｗ／（ｍ．Ｋ）、７．４Ｗ／（ｍ．Ｋ）、７．５Ｗ／（ｍ．Ｋ）、７．６Ｗ／（ｍ．Ｋ）、７．７Ｗ／（ｍ．Ｋ）、７．８Ｗ／（ｍ．Ｋ）、７．９Ｗ／（ｍ．Ｋ）、８Ｗ／（ｍ．Ｋ）、８．１Ｗ／（ｍ．Ｋ）、８．２Ｗ／（ｍ．Ｋ）、８．３Ｗ／（ｍ．Ｋ）、８．４Ｗ／（ｍ．Ｋ）、８．５Ｗ／（ｍ．Ｋ）、８．６Ｗ／（ｍ．Ｋ）、８．７Ｗ／（ｍ．Ｋ）、８．８Ｗ／（ｍ．Ｋ）、８．９Ｗ／（ｍ．Ｋ）、９Ｗ／（ｍ．Ｋ）、９．１Ｗ／（ｍ．Ｋ）、９．２Ｗ／（ｍ．Ｋ）、９．３Ｗ／（ｍ．Ｋ）、９．４Ｗ／（ｍ．Ｋ）、９．５Ｗ／（ｍ．Ｋ）、９．６Ｗ／（ｍ．Ｋ）、９．７Ｗ／（ｍ．Ｋ）、９．８Ｗ／（ｍ．Ｋ）、９．９Ｗ／（ｍ．Ｋ）、１０Ｗ／（ｍ．Ｋ）、１０．１／（ｍ．Ｋ）、１０．２Ｗ／（ｍ．Ｋ）、１０．３Ｗ／（ｍ．Ｋ）、１０．４Ｗ／（ｍ．Ｋ）、１０．５Ｗ／（ｍ．Ｋ）、１０．６Ｗ／（ｍ．Ｋ）、１０．７Ｗ／（ｍ．Ｋ）、１０．８Ｗ／（ｍ．Ｋ）、１０．９Ｗ／（ｍ．Ｋ）、１１Ｗ／（ｍ．Ｋ）、１１．１Ｗ／（ｍ．Ｋ）、１１．２Ｗ／（ｍ．Ｋ）、１１．３Ｗ／（ｍ．Ｋ）、１１．４Ｗ／（ｍ．Ｋ）、１１．５Ｗ／（ｍ．Ｋ）、１１．６Ｗ／（ｍ．Ｋ）、１１．７Ｗ／（ｍ．Ｋ）、１１．８Ｗ／（ｍ．Ｋ）、１１．９Ｗ／（ｍ．Ｋ）、１２Ｗ／（ｍ．Ｋ）、１２．１Ｗ／（ｍ．Ｋ）、１２．２Ｗ／（ｍ．Ｋ）、１２．３Ｗ／（ｍ．Ｋ）、１２．４Ｗ／（ｍ．Ｋ）、１２．５Ｗ／（ｍ．Ｋ）、１２．６Ｗ／（ｍ．Ｋ）、１２．７Ｗ／（ｍ．Ｋ）、１２．８Ｗ／（ｍ．Ｋ）、１２．９Ｗ／（ｍ．Ｋ）、１３Ｗ／（ｍ．Ｋ）、１３．１Ｗ／（ｍ．Ｋ）、１３．２Ｗ／（ｍ．Ｋ）、１３．３Ｗ／（ｍ．Ｋ）、１３．４Ｗ／（ｍ．Ｋ）、１３．５Ｗ／（ｍ．Ｋ）、１３．６Ｗ／（ｍ．Ｋ）、１３．７Ｗ／（ｍ．Ｋ）、１３．８Ｗ／（ｍ．Ｋ）、１３．９Ｗ／（ｍ．Ｋ）、１４Ｗ／（ｍ．Ｋ）、１４．１Ｗ／（ｍ．Ｋ）、１４．２Ｗ／（ｍ．Ｋ）、１４．３Ｗ／（ｍ．Ｋ）、１４．４Ｗ／（ｍ．Ｋ）、１４．５Ｗ／（ｍ．Ｋ）、１４．６Ｗ／（ｍ．Ｋ）、１４．７Ｗ／（ｍ．Ｋ）、１４．８Ｗ／（ｍ．Ｋ）、１４．９Ｗ／（ｍ．Ｋ）、１５Ｗ／（ｍ．Ｋ）、１５．１Ｗ／（ｍ．Ｋ）、１５．２Ｗ／（ｍ．Ｋ）、１５．３Ｗ／（ｍ．Ｋ）、１５．４Ｗ／（ｍ．Ｋ）、１５．５Ｗ／（ｍ．Ｋ）、１５．６Ｗ／（ｍ．Ｋ）、１５．７Ｗ／（ｍ．Ｋ）、１５．８Ｗ／（ｍ．Ｋ）、１５．９Ｗ／（ｍ．Ｋ）、１６Ｗ／（ｍ．Ｋ）、１６．１Ｗ／（ｍ．Ｋ）、１６．２Ｗ／（ｍ．Ｋ）、１６．３Ｗ／（ｍ．Ｋ）、１６．４Ｗ／（ｍ．Ｋ）、１６．５Ｗ／（ｍ．Ｋ）、１６．６Ｗ／（ｍ．Ｋ）、１６．７Ｗ／（ｍ．Ｋ）、１６．８Ｗ／（ｍ．Ｋ）、１６．９Ｗ／（ｍ．Ｋ）、１７Ｗ／（ｍ．Ｋ）、１７．１Ｗ／（ｍ．Ｋ）、１７．２Ｗ／（ｍ．Ｋ）、１７．３Ｗ／（ｍ．Ｋ）、１７．４Ｗ／（ｍ．Ｋ）、１７．５Ｗ／（ｍ．Ｋ）、１７．６Ｗ／（ｍ．Ｋ）、１７．７Ｗ／（ｍ．Ｋ）、１７．８Ｗ／（ｍ．Ｋ）、１７．９Ｗ／（ｍ．Ｋ）、１８Ｗ／（ｍ．Ｋ）、１８．１Ｗ／（ｍ．Ｋ）、１８．２Ｗ／（ｍ．Ｋ）、１８．３Ｗ／（ｍ．Ｋ）、１８．４Ｗ／（ｍ．Ｋ）、１８．５Ｗ／（ｍ．Ｋ）、１８．６Ｗ／（ｍ．Ｋ）、１８．７Ｗ／（ｍ．Ｋ）、１８．８Ｗ／（ｍ．Ｋ）、１８．９Ｗ／（ｍ．Ｋ）、１９Ｗ／（ｍ．Ｋ）、１９．１Ｗ／（ｍ．Ｋ）、１９．２Ｗ／（ｍ．Ｋ）、１９．３Ｗ／（ｍ．Ｋ）、１９．４Ｗ／（ｍ．Ｋ）、１９．５Ｗ／（ｍ．Ｋ）、１９．６Ｗ／（ｍ．Ｋ）、１９．７Ｗ／（ｍ．Ｋ）、１９．８Ｗ／（ｍ．Ｋ）、１９．９Ｗ／（ｍ．Ｋ）、２０Ｗ／（ｍ．Ｋ）、２０．１Ｗ／（ｍ．Ｋ）、２０．２Ｗ／（ｍ．Ｋ）、２０．３Ｗ／（ｍ．Ｋ）、２０．４Ｗ／（ｍ．Ｋ）、２０．５Ｗ／（ｍ．Ｋ）、２０．６Ｗ／（ｍ．Ｋ）、２０．７Ｗ／（ｍ．Ｋ）、２０．８Ｗ／（ｍ．Ｋ）、２０．９Ｗ／（ｍ．Ｋ）、２１Ｗ／（ｍ．Ｋ）、２１．１Ｗ／（ｍ．Ｋ）、２１．２Ｗ／（ｍ．Ｋ）、２１．３Ｗ／（ｍ．Ｋ）、２１．４Ｗ／（ｍ．Ｋ）、２１．５Ｗ／（ｍ．Ｋ）、２１．６Ｗ／（ｍ．Ｋ）、２１．７Ｗ／（ｍ．Ｋ）、２１．８Ｗ／（ｍ．Ｋ）、２１．９Ｗ／（ｍ．Ｋ）、２２Ｗ／（ｍ．Ｋ）、２２．１Ｗ／（ｍ．Ｋ）、２２．２Ｗ／（ｍ．Ｋ）、２２．３Ｗ／（ｍ．Ｋ）、２２．４Ｗ／（ｍ．Ｋ）、２２．５Ｗ／（ｍ．Ｋ）、２２．６Ｗ／（ｍ．Ｋ）、２２．７Ｗ／（ｍ．Ｋ）、２２．８Ｗ／（ｍ．Ｋ）、２２．９Ｗ／（ｍ．Ｋ）、２３Ｗ／（ｍ．Ｋ）、２３．１Ｗ／（ｍ．Ｋ）、２３．２Ｗ／（ｍ．Ｋ）、２３．３Ｗ／（ｍ．Ｋ）、２３．４Ｗ／（ｍ．Ｋ）、２３．５Ｗ／（ｍ．Ｋ）、２３．６Ｗ／（ｍ．Ｋ）、２３．７Ｗ／（ｍ．Ｋ）、２３．８Ｗ／（ｍ．Ｋ）、２３．９Ｗ／（ｍ．Ｋ）、２４Ｗ／（ｍ．Ｋ）、２４．１Ｗ／（ｍ．Ｋ）、２４．２Ｗ／（ｍ．Ｋ）、２４．３Ｗ／（ｍ．Ｋ）、２４．４Ｗ／（ｍ．Ｋ）、２４．５Ｗ／（ｍ．Ｋ）、２４．６Ｗ／（ｍ．Ｋ）、２４．７Ｗ／（ｍ．Ｋ）、２４．８Ｗ／（ｍ．Ｋ）、２４．９Ｗ／（ｍ．Ｋ）、２５Ｗ／（ｍ．Ｋ）、３０Ｗ／（ｍ．Ｋ）、４０Ｗ／（ｍ．Ｋ）、５０Ｗ／（ｍ．Ｋ）、６０Ｗ／（ｍ．Ｋ）、７０Ｗ／（ｍ．Ｋ）、８０Ｗ／（ｍ．Ｋ）、９０Ｗ／（ｍ．Ｋ）、１００Ｗ／（ｍ．Ｋ）、１１０Ｗ／（ｍ．Ｋ）、１２０Ｗ／（ｍ．Ｋ）、１３０Ｗ／（ｍ．Ｋ）、１４０Ｗ／（ｍ．Ｋ）、１５０Ｗ／（ｍ．Ｋ）、１６０Ｗ／（ｍ．Ｋ）、１７０Ｗ／（ｍ．Ｋ）、１８０Ｗ／（ｍ．Ｋ）、１９０Ｗ／（ｍ．Ｋ）、２００Ｗ／（ｍ．Ｋ）、２１０Ｗ／（ｍ．Ｋ）、２２０Ｗ／（ｍ．Ｋ）、２３０Ｗ／（ｍ．Ｋ）、２４０Ｗ／（ｍ．Ｋ）、２５０Ｗ／（ｍ．Ｋ）、２６０Ｗ／（ｍ．Ｋ）、２７０Ｗ／（ｍ．Ｋ）、２８０Ｗ／（ｍ．Ｋ）、２９０Ｗ／（ｍ．Ｋ）、３００Ｗ／（ｍ．Ｋ）、３１０Ｗ／（ｍ．Ｋ）、３２０Ｗ／（ｍ．Ｋ）、３３０Ｗ／（ｍ．Ｋ）、３４０Ｗ／（ｍ．Ｋ）、３５０Ｗ／（ｍ．Ｋ）、３６０Ｗ／（ｍ．Ｋ）、３７０Ｗ／（ｍ．Ｋ）、３８０Ｗ／（ｍ．Ｋ）、３９０Ｗ／（ｍ．Ｋ）、４００Ｗ／（ｍ．Ｋ）、４１０Ｗ／（ｍ．Ｋ）、４２０Ｗ／（ｍ．Ｋ）、４３０Ｗ／（ｍ．Ｋ）、４４０Ｗ／（ｍ．Ｋ）、又は４５０Ｗ／（ｍ．Ｋ）の標準的な条件での熱伝導性を有する。
【０８５２】
一実施形態によれば、ホスト材料７１は、電気絶縁体である。
【０８５３】
一実施形態によれば、ホスト材料７１は、導電性である。
【０８５４】
一実施形態によれば、ホスト材料７１は、１×１０−２０〜１０７Ｓ／ｍ、好ましくは、１×１０−１５〜５Ｓ／ｍ、より好ましくは、１×１０−７〜１Ｓ／ｍの範囲の標準的な条件での熱伝導性を有する。
【０８５５】
一実施形態によれば、ホスト材料７１は、少なくとも１×１０−２０Ｓ／ｍ、０．５×１０−１９Ｓ／ｍ、１×１０−１９Ｓ／ｍ、０．５×１０−１８Ｓ／ｍ、１×１０−１８Ｓ／ｍ、０．５×１０−１７Ｓ／ｍ、１×１０−１７Ｓ／ｍ、０．５×１０−１６Ｓ／ｍ、１×１０−１６Ｓ／ｍ、０．５×１０−１５Ｓ／ｍ、１×１０−１５Ｓ／ｍ、０．５×１０−１４Ｓ／ｍ、１×１０−１４Ｓ／ｍ、０．５×１０−１３Ｓ／ｍ、１×１０−１３Ｓ／ｍ、０．５×１０−１２Ｓ／ｍ、１×１０−１２Ｓ／ｍ、０．５×１０−１１Ｓ／ｍ、１×１０−１１Ｓ／ｍ、０．５×１０−１０Ｓ／ｍ、１×１０−１０Ｓ／ｍ、０．５×１０−９Ｓ／ｍ、１×１０−９Ｓ／ｍ、０．５×１０−８Ｓ／ｍ、１×１０−８Ｓ／ｍ、０．５×１０−７Ｓ／ｍ、１×１０−７Ｓ／ｍ、０．５×１０−６Ｓ／ｍ、１×１０−６Ｓ／ｍ、０．５×１０−５Ｓ／ｍ、１×１０−５Ｓ／ｍ、０．５×１０−４Ｓ／ｍ、１×１０−４Ｓ／ｍ、０．５×１０−３Ｓ／ｍ、１×１０−３Ｓ／ｍ、０．５×１０−２Ｓ／ｍ、１×１０−２Ｓ／ｍ、０．５×１０−１Ｓ／ｍ、１×１０−１Ｓ／ｍ、０．５Ｓ／ｍ、１Ｓ／ｍ、１．５Ｓ／ｍ、２Ｓ／ｍ、２．５Ｓ／ｍ、３Ｓ／ｍ、３．５Ｓ／ｍ、４Ｓ／ｍ、４．５Ｓ／ｍ、５Ｓ／ｍ、５．５Ｓ／ｍ、６Ｓ／ｍ、６．５Ｓ／ｍ、７Ｓ／ｍ、７．５Ｓ／ｍ、８Ｓ／ｍ、８．５Ｓ／ｍ、９Ｓ／ｍ、９．５Ｓ／ｍ、１０Ｓ／ｍ、５０Ｓ／ｍ、１０２Ｓ／ｍ、５×１０２Ｓ／ｍ、１０３Ｓ／ｍ、５×１０３Ｓ／ｍ、１０４Ｓ／ｍ、５×１０４Ｓ／ｍ、１０５Ｓ／ｍ、５×１０５Ｓ／ｍ、１０６Ｓ／ｍ、５×１０６Ｓ／ｍ、又は１０７Ｓ／ｍの標準的な条件で電気伝導性を有する。
【０８５６】
一実施形態によれば、ホスト材料７１の電気伝導性は、例えば、インピーダンス分光計を用いて測定され得る。
【０８５７】
一実施形態によれば、ホスト材料７１は、膜の形状に硬化させ、それによって、膜を生成することができる。
【０８５８】
一実施形態によれば、ホスト材料７１は、ポリマーである。
【０８５９】
一実施形態によれば、ホスト材料７１は、後述するように、有機材料を含む。
【０８６０】
一実施形態によれば、ホスト材料７１は、後述するように、有機ポリマーを含む。
【０８６１】
一実施形態によれば、ホスト材料７１は、それを加熱することによって、かつ／又はＵＶ光に曝すことによって重合することができる。
【０８６２】
一実施形態によれば、高分子ホスト材料７１には、シリコーン系ポリマー、ポリジメチルシロキサン（ＰＤＭＳ）、ポリエチレンテレフタレート、ポリエステル、ポリアクリレート、ポリメタクリレート、ポリカーボネート、ポリ（ビニルアルコール）、ポリビニルピロリドン、ポリビニルピリジン、多糖類、ポリ（エチレングリコール）、メラミン樹脂、フェノール樹脂、アルキル樹脂、エポキシ樹脂、ポリウレタン樹脂、マレイン酸樹脂、ポリアミド樹脂、アルキル樹脂、マレイン樹脂、テルペン系樹脂、アクリル系樹脂又はＰＭＭＡなどのアクリル系樹脂、樹脂を形成するコポリマー、コポリマー、ブロックコポリマー、ＵＶ開始剤又は保温開始剤を含む重合性モノマー、又はそれらの混合物が含まれるが、これに限定されない。
【０８６３】
一実施形態によれば、高分子ホスト材料７１には、熱硬化性樹脂、光感受性樹脂、フォトレジスト樹脂、光硬化性樹脂、又は乾燥硬化性樹脂が含まれるが、これに限定されない。熱硬化性樹脂及び光硬化性樹脂は、それぞれ、熱及び光を用いて硬化される。乾燥硬質樹脂の使用のために、樹脂は、少なくとも１種の複合粒子１が分散している溶媒に熱を加えることによって硬化される。
【０８６４】
熱硬化性樹脂又は光硬化性樹脂が使用される場合には、生じた発光材料７の組成は、発光材料７の原料の組成に等しい。しかしながら、乾燥硬化性樹脂が使用される場合には、生じる発光材料７の組成は、発光材料７の原料の組成と異なっていてよい。熱による乾燥硬化中に、溶媒は部分的に蒸発する。そのため、発光材料７の原料中の複合粒子１の体積比は、生じる発光材料７中の複合粒子１の体積比よりも低くてよい。
【０８６５】
樹脂の硬化の際に、体積収縮が生じる。一実施形態によれば、収縮の少なくとも２％、３％、４％、５％、６％、７％、８％、９％、１０％、１５％、又は２０％が、熱硬化性樹脂又は光硬化性樹脂から生じる。一実施形態によれば、乾燥硬化性樹脂は、少なくとも０．１％、０．２％、０．３％、０．４％、０．５％、０．６％、０．７％、０．８％、０．９％、１％、１.５％、２％、２．５％、３％、３．５％、４％、４．５％、５％、５．５％、６％、６．５％、７％、７．５％、８％、８.５％、９％、９．５％、１０％、１５％、又は２０％まで収縮する。樹脂の収縮は、複合粒子１の移動を引き起こし得、発光材料７中の複合粒子１の分散度を低下させ得る。しかしながら、本発明の実施形態は、前記発光材料７に他の粒子を導入することにより複合粒子１の移動を防止することによって、高い分散性を維持することができる。
【０８６６】
一実施形態において、ホスト材料７１は、モノマー、オリゴマー、ポリマー、又はそれらの混合物を含むことができる重合性配合物であり得る。
【０８６７】
一実施形態において、該重合性配合物は、さらに、架橋剤、散乱剤、光開始剤又は熱開始剤を含み得る。
【０８６８】
一実施形態において、該重合性配合物には、アルキルメタクリレート若しくはアルキルアクリレート、例えば、アクリル酸、メタクリル酸、クロトン酸、アクリロニトリル、メトキシ、エトキシ、プロポキシ、ブトキシで置換されたアクリル酸エステル、及び類似の誘導体、例えば、メチルアクリレート、エチルアクリレート、プロピルアクリレート、ブチルアクリレート、イソブチルアクリレート、ラウリルアクリレート、ノルボルニルアクリレート、２−エチルヘキシルアクリレート、２−ヒドロキシエチルアクリレート、４−ヒドロキシブチルアクリレート、ベンジルアクリレート、フェニルアクリレート、イソボルニルアクリレート、ヒドロキシプロピルアクリレート、フッ素化アクリルモノマー、塩素化アクリルモノマー、メタクリル酸、メチルメタクリレート、ｎ−ブチルメタクリレート、イソブチルメタクリレート、２−エチルヘキシルメタクリレート、２−ヒドロキシエチルメタクリレート、４−ヒドロキシブチルメタクリレート、ベンジルメタクリレート、フェニルメタクリレート、ラウリルメタクリレート、ノルボルニルメタクリレート、イソボルニルメタクリレート、ヒドロキシプロピルメタクリレート、フッ素化メタクリルモノマー、塩素化メタクリルモノマー、アルキルクロトネート、アリルクロトネート、グリシジルメタクリレート及び関連エステルから作られたモノマー、オリゴマー又はポリマーが含まれるが、これらに限定されない。
【０８６９】
別の実施形態において、該重合性配合物には、アルキルアクリルアミド又はアルキルメタクリルアミド、例えば、アクリルアミド、アルキルアクリルアミド、Ｎ−ｔｅｒｔ−ブチルアクリルアミド、ジアセトンアクリルアミド、Ｎ，Ｎ−ジエチルアクリルアミド、Ｎ−（イソブトキシメチル）アクリルアミド、Ｎ−（３−メトキシプロピル）アクリルアミド、Ｎ−ジフェニルメチルアクリルアミド、Ｎ−エチルアクリルアミド、Ｎ−ヒドロキシエチルアクリルアミド、Ｎ−（イソブトキシメチル）アクリルアミド、Ｎ−イソプロピルアクリルアミド、Ｎ−（３−メトキシプロピル）アクリルアミド、Ｎ−フェニルアクリルアミド、Ｎ−［トリス（ヒドロキシメチル）メチル］アクリルアミド、Ｎ，Ｎ−ジエチルメタクリルアミド、Ｎ，Ｎ−ジメチルアクリルアミド、Ｎ−［３−（ジメチルアミノ）プロピル]メタクリルアミド、Ｎ−（ヒドロキシメチル）アクリルアミド、２−ヒドロキシプロピルメタクリルアミド、Ｎ−イソプロピルメタクリルアミド、メタクリルアミド、Ｎ−（トリフェニルメチル）メタクリルアミド、ポリ（３，４−エチレンジオキシチオフェン）、ポリ（エチレンジオキシチオフェン）／ポリ（スチレンスルホン酸）（ＰＥＤＯＴ／ＰＳＳ）、ポリアニリン／カンファースルホン酸（ＰＡＮＩ／ＣＳＡ）の水溶液、ＰＴＰＤＥＳ、Ｅｔ−ＰＩＴ−ＤＥＫ、ＰＰＢＡ、及び類似の誘導体などから作られたモノマー、オリゴマー又はポリマーが含まれるが、これらに限定されない。
【０８７０】
一実施形態において、該重合性配合物には、アルファオレフィン、ブタジエン及びクロロプレンなどのジエン類；スチレン、及びアルファメチルスチレンなど；ヘテロ原子置換アルファオレフィン、例えば、酢酸ビニル、ビニルアルキルエーテル、例えば、エチルビニルエーテル、ビニルトリメチルシラン、塩化ビニル、テトラフルオロエチレン、クロロトリフルオロエチレン、環状及び多環式オレフィン化合物、例えば、シクロペンテン、シクロヘキセン、シクロヘプテン、シクロオクテン、及びＣ２０までの環状誘導体；多環式誘導体、例えば、ノルボルネン、及びＣ２０までの類似の誘導体；環状ビニルエーテル、例えば、２，３−ジヒドロフラン、３，４−ジヒドロピラン、及び類似の誘導体；アリルアルコール誘導体、例えば、ビニルエチレンカーボネート、マレイン酸及びフマル酸化合物などの二置換オレフィン、例えば、無水マレイン酸及びジエチルフマレートなど、並びにそれらの混合物などから作られたモノマー、オリゴマー又はポリマーが含まれるが、これらに限定されない。
【０８７１】
一実施形態において、架橋剤の例には、ジアクリレート、トリアクリレート、テトラアクリレート、ジメタクリレート、トリメタクリレート及びテトラメタクリレートモノマーの誘導体などが含まれるが、これらに限定されない。架橋剤の別の例には、アリルメタクリレート、ジアリルマレエート、１，３−ブタンジオールジメタクリレート、１，４−ブタンジオールジメタクリレート、１，６−ヘキサンジオールジメタクリレート、ペンタエリスリトールトリアクリレート、トリメチロールプロパントリアクリレート、エチレングリコールジメタクリレート、トリエチレングリコールジメタクリレート、Ｎ，Ｎ−メチレンビス（アクリルアミド）、Ｎ，Ｎ'−ヘキサメチレンビス（メタクリルアミド）、及びジビニルベンゼンなどのジ官能性又はトリ官能性モノマーから作られたモノマー、オリゴマー又はポリマーが含まれるが、これらに限定されない
【０８７２】
一実施形態において、該重合性配合物は、さらに、散乱粒子を含み得る。散乱粒子の例には、ＳｉＯ２、ＺｒＯ２、ＺｎＯ、ＭｇＯ、ＳｎＯ２、ＴｉＯ２、Ａｇ、Ａｕ、アルミナ、硫酸バリウム、ＰＴＦＥ、及びチタン酸バリウムなどが含まれるが、これらに限定されない。
【０８７３】
一実施形態において、該重合性配合物は、さらに、熱伝導体を含み得る。熱伝導体の例には、ＳｉＯ２、ＺｒＯ２、ＺｎＯ、ＭｇＯ、ＳｎＯ２、ＴｉＯ２、ＣａＯ、アルミナ、硫酸バリウム、ＰＴＦＥ、及びチタン酸バリウムなどが含まれるが、これらに限定されない。この実施形態において、ホスト材料７１の熱伝導率は高くなる。
【０８７４】
一実施形態において、該重合性配合物は、さらに、光開始剤を含み得る。光開始剤の例には、α−ヒドロキシケトン、フェニルグリオキシレート、ベンジルジメチルケタール、α−アミノケトン、モノアシルホスフィンオキシド、ビスアシルホスフィンオキシド、ホスフィンオキシド、ベンゾフェノン及び誘導体、ポリビニル桂皮酸、メタロセン又はヨードニウム塩の誘導体などが含まれるが、これらに限定されない。光開始剤の別の例には、Ｉｒｇａｃｕｒｅ（登録商標）光開始剤及びＥｓａｃｕｒｅ（登録商標）光開始剤などが含まれる。
【０８７５】
一実施形態において、該重合性配合物は、さらに、熱開始剤を含み得る。熱開始剤の例には、アゾビスイソブチロニトリル（ＡＩＢＮ）及び４，４−アゾビス（４−シアノ吉草酸）、過硫酸カリウム及び過硫酸アンモニウム、ｔｅｒｔ−ブチルペルオキシド、及び過酸化ベンゾイルなどの過酸化物、アゾ化合物が含まれるが、これらに限定されない。
【０８７６】
一実施形態において、ポリマーホスト材料７１は、アクリル酸、メタクリル酸、クロトン酸、アクリロニトリル、メトキシ、エトキシ、プロポキシ、ブトキシで置換されたアクリル酸エステル類、及び類似の誘導体、例えば、メチルアクリレート、エチルアクリレート、プロピルアクリレート、ブチルアクリレート、イソブチルアクリレート、ラウリルアクリレート、ノルボルニルアクリレート、２−エチルヘキシルアクリレート、２−ヒドロキシエチルアクリレート、４−ヒドロキシブチルアクリレート、ベンジルアクリレート、フェニルアクリレート、イソボルニルアクリレート、ヒドロキシプロピルアクリレート、フッ素化アクリルモノマー、塩素化アクリルモノマー、メタクリル酸、メチルメタクリレート、ｎ−ブチルメタクリレート、イソブチルメタクリレート、２−エチルヘキシルメタクリレート、２−ヒドロキシエチルメタクリレート、４−ヒドロキシブチルメタクリレート、ベンジルメタクリレート、フェニルメタクリレート、ラウリルメタクリレート、ノルボルニルメタクリレート、イソボルニルメタクリレート、ヒドロキシプロピルメタクリレート、フッ素化メタクリル酸モノマー、塩素化メタクリル酸モノマー、アルキルクロトネート、アリルクロトネート、グリシジルメタクリレート及び関連エステルなどのアルキルメタクリレート又はアルキルアクリレートから作られた重合固体であり得る。
【０８７７】
一実施形態において、ポリマーホスト材料７１は、アルキルアクリルアミド又はアルキルメタクリルアミド、例えば、アクリルアミド、アルキルアクリルアミド、Ｎ−ｔｅｒｔ−ブチルアクリルアミド、ジアセトンアクリルアミド、Ｎ，Ｎ−ジエチルアクリルアミド、Ｎ−イソブトキシメチル）アクリルアミド、Ｎ−（３−メトキシプロピル）アクリルアミド、Ｎ−ジフェニルメチルアクリルアミド、Ｎ−エチルアクリルアミド、Ｎ−ヒドロキシエチルアクリルアミド、Ｎ−（イソブトキシメチル）アクリルアミド、Ｎ−イソプロピルアクリルアミド、Ｎ−（３−メトキシプロピル）アクリルアミド、Ｎ−フェニルアクリルアミド、Ｎ−[トリス（ヒドロキシメチル）メチル]アクリルアミド、Ｎ，Ｎ−ジエチルメタクリルアミド、Ｎ，Ｎ−ジメチルアクリルアミド、Ｎ−[３−（ジメチルアミノ）プロピル]メタクリルアミド、Ｎ−（ヒドロキシメチル）アクリルアミド、２−ヒドロキシプロピルメタクリルアミド、Ｎ−イソプロピルメタクリルアミド、メタクリルアミド、Ｎ−（トリフェニルメチル）メタクリルアミド、ポリ（３，４−エチレンジオキシチオフェン）、ポリ（エチレンジオキシチオフェン）／ポリ（スチレンスルホン酸）（ＰＥＤＯＴ／ＰＳＳ）、ポリアニリン／カンファースルホン酸（ＰＡＮＩ／ＣＳＡ）、ＰＴＰＤＥＳ、Ｅｔ−ＰＩＴ−ＤＥＫ、ＰＰＢＡの水溶液、及び類似の誘導体から作られた重合固体であり得る。
【０８７８】
一実施形態において、ポリマーホスト材料７１は、α−オレフィン、ブタジエン及びクロロプレンなどのジエン類；スチレン、及びアルファメチルスチレンなど；ヘテロ原子置換アルファオレフィン、例えば、酢酸ビニル、ビニルアルキルエーテル、例えば、エチルビニルエーテル、ビニルトリメチルシラン、塩化ビニル、テトラフルオロエチレン、クロロトリフルオロエチレン、環状及び多環式オレフィン化合物、例えば、シクロペンテン、シクロヘキセン、シクロヘプテン、シクロオクテン、及びＣ２０までの環状誘導体；多環式誘導体、例えば、ノルボルネン、及びＣ２０までの類似の誘導体；環状ビニルエーテル、例えば、２，３−ジヒドロフラン、３，４−ジヒドロピラン、及び類似の誘導体；アリルアルコール誘導体、例えば、ビニルエチレンカーボネート、マレイン酸及びフマル酸化合物などの二置換オレフィン、例えば、無水マレイン酸、ジエチルフマレートなど、及びそれらの混合物から作られた重合固体であり得る。
【０８７９】
一実施形態において、ポリマーホスト材料７１は、ＰＭＭＡ、ポリ（ラウリルメタクリレート）、グリコール化ポリ（エチレンテレフタレート）、ポリ（無水マレイン酸−ａｌｔ−オクタデセン）、又はそれらの混合物であり得る。
【０８８０】
別の実施形態において、発光材料７は、さらに、少なくとも１つの溶媒を含み得る。この実施形態によれば、溶媒は、本発明の複合粒子１及びポリマーホスト材料７１の可溶化を可能にするもの、例えば、ペンタン、ヘキサン、ヘプタン、１，２−ヘキサンジオール、１，５−ペンタンジオール、シクロヘキサン、石油エーテル、トルエン、ベンゼン、キシレン、クロロベンゼン、四塩化炭素、クロロホルム、ジクロロメタン、１，２−ジクロロエタン、ＴＨＦ（テトラヒドロフラン）、アセトニトリル、アセトン、エタノール、メタノール、酢酸エチル、エチレングリコール、ジグリム（ジエチレングリコールジメチルエーテル）、ジエチルエーテル、ＤＭＥ（１，２−ジメトキシエタン、グライム）、ＤＭＦ（ジメチルホルムアミド）、ＮＭＦ（Ｎ−メチルホルムアミド）、ＦＡ（ホルムアミド）、ＤＭＳＯ（ジメチルスルホキシド）、１，４−ジオキサン、トリエチルアミン、アルコキシアルコール、アルキルアルコール、アルキルベンゼン、アルキルベンゾエート、アルキルナフタレン、オクタン酸アミル、アニソール、アリールアルコール、ベンジルアルコール、ブチルベンゼン、ブチロフェノン、シスデカリン、ジプロピレングリコールメチルエーテル、ドデシルベンゼン、プロピレングリコールメチルエーテルアセテート（ＰＧＭＥＡ）、メシチレン、メトキシプロパノール、安息香酸メチル、メチルナフタレン、メチルピロリジノン、フェノキシエタノール、１，３−プロパンジオール、ピロリジノン、トランスデカリン、バレロフェノン、又はそれらの混合物である。
【０８８１】
一実施形態によれば、発光材料７は、上記の少なくとも２種の溶媒を含む。この実施形態において、溶媒は共に混和性である。
【０８８２】
一実施形態によれば、発光材料７は、上記の溶媒の配合物を含む。この実施形態において、溶媒は共に混和性である。
【０８８３】
一実施形態によれば、発光材料７は、上記の複数の溶媒を含む。この実施形態において、溶媒は共に混和性である。
【０８８４】
一実施形態によれば、発光材料７に含まれる溶媒は、水と混和性である。
【０８８５】
別の実施形態において、発光材料７は、溶媒の配合物、例えば、ベンジルアルコールとブチルベンゼンの配合物、ベンジルアルコールとアニソールの配合物、ベンジルアルコールとメシチレンの配合物、ブチルベンゼンとアニソールの配合物、ブチルベンゼンとメシチレンの配合物、アニソールとメシチレンの配合物、ドデシルベンゼンとシスデカリンの配合物、ドデシルベンゼンとベンジルアルコールの配合物、ドデシルベンゼンとブチルベンゼンの配合物、ドデシルベンゼンとアニソールの配合物、ドデシルベンゼンとメシチレンの配合物、シスデカリンとベンジルアルコールの配合物、シスデカリンとブチルベンゼンの配合物、シスデカリンとアニソールの配合物、シスデカリンとメシチレンの配合物、トランスデカリンとベンジルアルコールの配合物、トランスデカリンとブチルベンゼンの配合物、トランスデカリンとアニソールの配合物、トランスデカリンとメシチレンの配合物、メチルピロリジノンとアニソールの配合物、安息香酸メチルとアニソールの配合物、メチルピロリジノンとメチルナフタレンの配合物、メチルピロリジノンとメトキシプロパノールの配合物、メチルピロリジノンとフェノキシエタノールの配合物、メチルピロリジノンとアミルオクタノエートの配合物、メチルピロリジノンとトランスデカリンの配合物、メチルピロリジノンとメシチレンの配合物、メチルピロリジノンとブチルベンゼンの配合物、メチルピロリジノンとドデシルベンゼンの配合物、メチルピロリジノンとベンジルアルコールの配合物、アニソールとメチルナフタレンの配合物、アニソールとメトキシプロパノールの配合物、アニソールとフェノキシエタノールの配合物、アニソールとアミルオクタノエートの配合物、安息香酸メチルとメチルナフタレンの配合物、安息香酸メチルとメトキシプロパノールの配合物、安息香酸メチルとフェノキシエタノールの配合物、安息香酸メチルとアミルオクタノエートの配合物、安息香酸メチルとシスデカリンの配合物、安息香酸メチルとトランスデカリンの配合物、安息香酸メチルとメシチレンの配合物、安息香酸メチルとブチルベンゼンの配合物、安息香酸メチルとドデシルベンゼンの配合物、安息香酸メチルとベンジルアルコールの配合物、メチルナフタレンとメトキシプロパノールの配合物、メチルナフタレンとフェノキシエタノールの配合物、メチルナフタレンとアミルオクタノエートの配合物、メチルナフタレンとシスデカリンの配合物、メチルナフタレンとトランスデカリンの配合物、メチルナフタレンとメシチレンの配合物、メチルナフタレンとブチルベンゼンの配合物、メチルナフタレンとドデシルベンゼンの配合物、メチルナフタレンとベンジルアルコールの配合物、メトキシプロパノールとフェノキシエタノールの配合物、メトキシプロパノールとアミルオクタノエートの配合物、メトキシプロパノールとシスデカリンの配合物、メトキシプロパノールとトランスデカリンの配合物、メトキシプロパノールとメシチレンの配合物、メトキシプロパノールとブチルベンゼンの配合物、メトキシプロパノールとドデシルベンゼンの配合物、メトキシプロパノールとベンジルアルコールの配合物、フェノキシエタノールとアミルオクタノエートの配合物、フェノキシプロパノールとメシチレンの配合物、フェノキシプロパノールとブチルベンゼンの配合物、フェノキシプロパノールとドデシルベンゼンの配合物、フェノキシプロパノールとベンジルアルコールの配合物、アミルオクタノエートとシスデカリンの配合物、アミルオクタノエートとトランスデカリンの配合物、アミルオクタノエートとメシチレンの配合物、アミルオクタノエートとブチルベンゼンの配合物、アミルオクタノエートとドデシルベンゼンの配合物、アミルオクタノエートとベンジルアルコールの配合物、又はそれらの組み合わせなどを含む。
【０８８６】
一実施形態によれば、発光材料７は、バレロフェノンとジプロピレングリコールメチルエーテルの配合物、バレロフェノンとブチロフェノンの配合物、ジプロピレングリコールメチルエーテルとブチロフェノンの配合物、ジプロピレングリコールメチルエーテルと１，３−プロパンジオールの配合物、ブチロフェノンと１，３−プロパンジオールの配合物、ジプロピレングリコールメチルエーテルと１，３−プロパンジオールと水の配合物、又はそれらの組み合わせを含む。
【０８８７】
一実施形態によれば、発光材料７は、ビヒクルに使用することができる３つ、４つ、５つ、又はそれ以上の溶媒の配合物を含む。例えば、該ビヒクルは、ピロリジノン、メチルピロリジノン、アニソール、アルキルベンゾエート、安息香酸メチル、アルキルナフタレン、メチルナフタレン、アルコキシアルコール、メトキシプロパノール、フェノキシエタノール、アミルオクタノエート、シスデカリン、トランスデカリン、メシチレン、アルキルベンゼン、ブチルベンゼン、ドデシルベンゼン、アルキルアルコール、アリールアルコール、ベンジルアルコール、ブチロフェノン、ジプロピレングリコールメチルエーテル、バレロフェノン、及び１，３−プロパンジオールから選択される３つ、４つ、５つ、又はそれ以上の溶媒の配合物を含むことができる。一実施形態によれば、発光材料７は、シスデカリン、トランスデカリン、ベンジルアルコール、ブチルベンゼン、アニソール、メシチレン、及びドデシルベンゼンから選択される３種以上の溶媒を含む。
【０８８８】
いくつかの実施形態において、上記配合物の各々の中の溶媒の各々は、ホスト材料７１の総重量に基づいて少なくとも５重量％、例えば、少なくとも１０重量％、少なくとも１５重量％、少なくとも２０重量％、少なくとも２５重量％、少なくとも３０重量％、少なくとも３５重量％、又は少なくとも４０重量％の量で存在する。いくつかの実施形態において、列挙した配合物の各々の中の溶媒の各々は、発光材料７の総重量に基づいて発光材料７の５０重量％を含むことができる。
【０８８９】
一実施形態によれば、ホスト材料７１は、膜形成材料を含む。この実施形態において、膜形成材料は、上記のポリマー又は無機材料である。
【０８９０】
一実施形態によれば、ホスト材料７１は、膜形成材料を重量で、少なくとも１％、２％、３％、４％、５％、６％、７％、８％、９％、１０％、１５％、２０％、２５％、３０％、３５％、４０％、４５％、５０％、５５％、６０％、６５％、７０％、７５％、８０％、８５％、９０％、９５％、又は１００％含む。
【０８９１】
一実施形態によれば、膜形成材料はポリマーであり、すなわち、上記のポリマー及び／若しくはモノマーを含むか、又はそれらからなる。
【０８９２】
一実施形態によれば、膜形成材料は無機であり、すなわち、それは、上記の無機材料を含むか、又はそれらからなる。
【０８９３】
別の実施形態において、発光材料７は、本発明の複合粒子１及びポリマーホスト材料７１を含み、溶媒を含まない。この実施形態において、複合粒子１及びホスト材料７１は、押出成形によって混合することができる。
【０８９４】
別の実施形態によれば、ホスト材料７１は、無機である。
【０８９５】
一実施形態によれば、ホスト材料７１は、ガラスを含まない。
【０８９６】
一実施形態によれば、ホスト材料７１は、ビトリファイドガラスを含まない。
【０８９７】
一実施形態によれば、無機ホスト材料７１の例には、ゾル−ゲル法により得られる材料、例えば、ＳｉＯ２、Ａｌ２Ｏ３、ＴｉＯ２、ＺｒＯ２、ＺｎＯ、ＭｇＯ、ＳｎＯ２、ＩｒＯ２などの金属酸化物、又はそれらの混合物が含まれるが、これらに限定されない。前記ホスト材料７１は、酸化に対する補助的障壁として作用し、それが良好な熱伝導体であれば、熱を放出することができる。
【０８９８】
一実施形態によれば、ホスト材料７１は、金属、ハライド、カルコゲナイド、リン化物、硫化物、半金属、金属合金、セラミック、例えば、酸化物、炭化物、又は窒化物などの群から選択される材料で構成される。前記無機材料７１は、当業者に公知のプロトコルを用いて調製される。
【０８９９】
一実施形態によれば、カルコゲナイドは、Ｏ、Ｓ、Ｓｅ、Ｔｅ、Ｐｏの群から選択される少なくとも１種のカルコゲンアニオン、及び少なくとも１以上の電気陽性元素からなる化合物である。
【０９００】
一実施形態によれば、金属ホスト材料７１は、金、銀、銅、バナジウム、白金、パラジウム、ルテニウム、レニウム、イットリウム、水銀、カドミウム、オスミウム、クロム、タンタル、マンガン、亜鉛、ジルコニウム、ニオブ、モリブデン、ロジウム、タングステン、イリジウム、ニッケル、鉄、又はコバルトの群から選択される。
【０９０１】
一実施形態によれば、炭化ホスト材料７１の例には、ＳｉＣ、ＷＣ、ＢＣ、ＭｏＣ、ＴｉＣ、Ａｌ４Ｃ３、ＬａＣ２、ＦｅＣ、ＣｏＣ、ＨｆＣ、ＳｉｘＣｙ、ＷｘＣｙ、ＢｘＣｙ、ＭｏｘＣｙ、ＴｉｘＣｙ、ＡｌｘＣｙ、ＬａｘＣｙ、ＦｅｘＣｙ、ＣｏｘＣｙ、ＨｆｘＣｙ、又はそれらの混合物が含まれるが、これらに限定されない；ｘ及びｙは、ｘ及びｙが同時に０ではなく、かつｘは０ではないという条件で、独立して、０〜５の１０進数である。
【０９０２】
一実施形態によれば、酸化物ホスト材料７１の例には、ＳｉＯ２、Ａｌ２Ｏ３、ＴｉＯ２、ＺｒＯ２、ＺｎＯ、ＭｇＯ、ＳｎＯ２、Ｎｂ２Ｏ５、ＣｅＯ２、ＢｅＯ、ＩｒＯ２、ＣａＯ、Ｓｃ２Ｏ３、ＮｉＯ、Ｎａ２Ｏ、ＢａＯ、Ｋ２Ｏ、ＰｂＯ、Ａｇ２Ｏ、Ｖ２Ｏ５、ＴｅＯ２、ＭｎＯ、Ｂ２Ｏ３、Ｐ２Ｏ５、Ｐ２Ｏ３、Ｐ４Ｏ７、Ｐ４Ｏ８、Ｐ４Ｏ９、Ｐ２Ｏ６、ＰＯ、ＧｅＯ２、Ａｓ２Ｏ３、Ｆｅ２Ｏ３、Ｆｅ３Ｏ４、Ｔａ２Ｏ５、Ｌｉ２Ｏ、ＳｒＯ、Ｙ２Ｏ３、ＨｆＯ２、ＷＯ２、ＭｏＯ２、Ｃｒ２Ｏ３、Ｔｃ２Ｏ７、ＲｅＯ２、ＲｕＯ２、Ｃｏ３Ｏ４、ＯｓＯ、ＲｈＯ２、Ｒｈ２Ｏ３、ＰｔＯ、ＰｄＯ、ＣｕＯ、Ｃｕ２Ｏ、ＣｄＯ、ＨｇＯ、Ｔｌ２Ｏ、Ｇａ２Ｏ３、Ｉｎ２Ｏ３、Ｂｉ２Ｏ３、Ｓｂ２Ｏ３、ＰｏＯ２、ＳｅＯ２、Ｃｓ２Ｏ、Ｌａ２Ｏ３、Ｐｒ６Ｏ１１、Ｎｄ２Ｏ３、Ｌａ２Ｏ３、Ｓｍ２Ｏ３、Ｅｕ２Ｏ３、Ｔｂ４Ｏ７、Ｄｙ２Ｏ３、Ｈｏ２Ｏ３、Ｅｒ２Ｏ３、Ｔｍ２Ｏ３、Ｙｂ２Ｏ３、Ｌｕ２Ｏ３、Ｇｄ２Ｏ３、又はそれらの混合物が含まれるが、これらに限定されない。
【０９０３】
一実施形態によれば、酸化物ホスト材料７１の例には、酸化ケイ素、酸化アルミニウム、酸化チタン、酸化銅、酸化鉄、酸化銀、酸化鉛、酸化カルシウム、酸化マグネシウム、酸化亜鉛、酸化錫、酸化ベリリウム、酸化ジルコニウム、酸化ニオブ、酸化セリウム、酸化イリジウム、酸化スカンジウム、酸化ニッケル、酸化ナトリウム、酸化バリウム、酸化カリウム、酸化バナジウム、酸化テルル、酸化マンガン、酸化ホウ素、酸化リン、酸化ゲルマニウム、酸化オスミウム、酸化レニウム、酸化白金、酸化ヒ素、酸化タンタル、酸化リチウム、酸化ストロンチウム、酸化イットリウム、酸化ハフニウム、酸化タングステン、酸化モリブデン、酸化クロム、酸化テクネチウム、酸化ロジウム、酸化ルテニウム、酸化コバルト、酸化パラジウム、酸化カドミウム、酸化水銀、酸化タリウム、酸化ガリウム、酸化インジウム、酸化ビスマス、酸化アンチモン、酸化ポロニウム、酸化セレン、酸化セシウム、酸化ランタン、酸化プラセオジム、酸化ネオジム、酸化サマリウム、酸化ユウロピウム、酸化テルビウム、酸化ジスプロシウム、酸化エルビウム、酸化ホルミウム、酸化ツリウム、酸化イッテルビウム、酸化ルテチウム、酸化ガドリニウム、混合酸化物、それらの混合酸化物又はそれらの混合物が含まれるが、これらに限定されない。
【０９０４】
一実施形態によれば、窒化物ホスト材料７１の例には、ＴｉＮ、Ｓｉ３Ｎ４、ＭｏＮ、ＶＮ、ＴａＮ、Ｚｒ３Ｎ４、ＨｆＮ、ＦｅＮ、ＮｂＮ、ＧａＮ、ＣｒＮ、ＡｌＮ、ＩｎＮ、ＴｉｘＮｙ、ＳｉｘＮｙ、ＭｏｘＮｙ、ＶｘＮｙ、ＴａｘＮｙ、ＺｒｘＮｙ、ＨｆｘＮｙ、ＦｅｘＮｙ、ＮｂｘＮｙ、ＧａｘＮｙ、ＣｒｘＮｙ、ＡｌｘＮｙ、ＩｎｘＮｙ、又はそれらの混合物が含まれるが、これらに限定されない；ｘ及びｙは、ｘ及びｙが同時に０ではなく、かつｘは０ではないという条件で、独立して、０〜５の１０進数である。。
【０９０５】
一実施形態によれば、硫化物ホスト材料７１の例には、ＳｉｙＳｘ、ＡｌｙＳｘ、ＴｉｙＳｘ、ＺｒｙＳｘ、ＺｎｙＳｘ、ＭｇｙＳｘ、ＳｎｙＳｘ、ＮｂｙＳｘ、ＣｅｙＳｘ、ＢｅｙＳｘ、ＩｒｙＳｘ、ＣａｙＳｘ、ＳｃｙＳｘ、ＮｉｙＳｘ、ＮａｙＳｘ、ＢａｙＳｘ、ＫｙＳｘ、ＰｂｙＳｘ、ＡｇｙＳｘ、ＶｙＳｘ、ＴｅｙＳｘ、ＭｎｙＳｘ、ＢｙＳｘ、ＰｙＳｘ、ＧｅｙＳｘ、ＡｓｙＳｘ、ＦｅｙＳｘ、ＴａｙＳｘ、ＬｉｙＳｘ、ＳｒｙＳｘ、ＹｙＳｘ、ＨｆｙＳｘ、ＷｙＳｘ、ＭｏｙＳｘ、ＣｒｙＳｘ、ＴｃｙＳｘ、ＲｅｙＳｘ、ＲｕｙＳｘ、ＣｏｙＳｘ、ＯｓｙＳｘ、ＲｈｙＳｘ、ＰｔｙＳｘ、ＰｄｙＳｘ、ＣｕｙＳｘ、ＡｕｙＳｘ、ＣｄｙＳｘ、ＨｇｙＳｘ、ＴｌｙＳｘ、ＧａｙＳｘ、ＩｎｙＳｘ、ＢｉｙＳｘ、ＳｂｙＳｘ、ＰｏｙＳｘ、ＳｅｙＳｘ、ＣｓｙＳｘ、混合硫化物、それらの混合硫化物又はそれらの混合物が含まれるが、これらに限定されない；ｘ及びｙは、ｘ及びｙが同時に０ではなく、かつｘは０ではないという条件で、独立して、０〜１０の１０進数である。
【０９０６】
一実施形態によれば、ハライドホスト材料７１の例には、ＢａＦ２、ＬａＦ３、ＣｅＦ３、ＹＦ３、ＣａＦ２、ＭｇＦ２、ＰｒＦ３、ＡｇＣｌ、ＭｎＣｌ２、ＮｉＣｌ２、Ｈｇ２Ｃｌ２、ＣａＣｌ２、ＣｓＰｂＣｌ３、ＡｇＢｒ、ＰｂＢｒ３、ＣｓＰｂＢｒ３、ＡｇＩ、ＣｕＩ、ＰｂＩ、ＨｇＩ２、ＢｉＩ３、ＣＨ３ＮＨ３ＰｂＩ３、ＣＨ３ＮＨ３ＰｂＣｌ３、ＣＨ３ＮＨ３ＰｂＢｒ３、ＣｓＰｂＩ３、ＦＡＰｂＢｒ３（ＦＡホルムアミジニウムを有する）、又はそれらの混合物が含まれるが、これらに限定されない。
【０９０７】
一実施形態によれば、カルコゲナイドホスト材料７１の例には、ＣｄＯ、ＣｄＳ、ＣｄＳｅ、ＣｄＴｅ、ＺｎＯ、ＺｎＳ、ＺｎＳｅ、ＺｎＴｅ、ＨｇＯ、ＨｇＳ、ＨｇＳｅ、ＨｇＴｅ、ＣｕＯ、Ｃｕ２Ｏ、ＣｕＳ、Ｃｕ２Ｓ、ＣｕＳｅ、ＣｕＴｅ、Ａｇ２Ｏ、Ａｇ２Ｓ、Ａｇ２Ｓｅ、Ａｇ２Ｔｅ、Ａｕ２Ｓ、ＰｄＯ、ＰｄＳ、Ｐｄ４Ｓ、ＰｄＳｅ、ＰｄＴｅ、ＰｔＯ、ＰｔＳ、ＰｔＳ２、ＰｔＳｅ、ＰｔＴｅ、ＲｈＯ２、Ｒｈ２Ｏ３、ＲｈＳ２、Ｒｈ２Ｓ３、ＲｈＳｅ２、Ｒｈ２Ｓｅ３、ＲｈＴｅ２、ＩｒＯ２、ＩｒＳ２、Ｉｒ２Ｓ３、ＩｒＳｅ２、ＩｒＴｅ２、ＲｕＯ２、ＲｕＳ２、ＯｓＯ、ＯｓＳ、ＯｓＳｅ、ＯｓＴｅ、ＭｎＯ、ＭｎＳ、ＭｎＳｅ、ＭｎＴｅ、ＲｅＯ２、ＲｅＳ２、Ｃｒ２Ｏ３、Ｃｒ２Ｓ３、ＭｏＯ２、ＭｏＳ２、ＭｏＳｅ２、ＭｏＴｅ２、ＷＯ２、ＷＳ２、ＷＳｅ２、Ｖ２Ｏ５、Ｖ２Ｓ３、Ｎｂ２Ｏ５、ＮｂＳ２、ＮｂＳｅ２、ＨｆＯ２、ＨｆＳ２、ＴｉＯ２、ＺｒＯ２、ＺｒＳ２、ＺｒＳｅ２、ＺｒＴｅ２、Ｓｃ２Ｏ３、Ｙ２Ｏ３、Ｙ２Ｓ３、ＳｉＯ２、ＧｅＯ２、ＧｅＳ、ＧｅＳ２、ＧｅＳｅ、ＧｅＳｅ２、ＧｅＴｅ、ＳｎＯ２、ＳｎＳ、ＳｎＳ２、ＳｎＳｅ、ＳｎＳｅ２、ＳｎＴｅ、ＰｂＯ、ＰｂＳ、ＰｂＳｅ、ＰｂＴｅ、ＭｇＯ、ＭｇＳ、ＭｇＳｅ、ＭｇＴｅ、ＣａＯ、ＣａＳ、ＳｒＯ、Ａｌ２Ｏ３、Ｇａ２Ｏ３、Ｇａ２Ｓ３、Ｇａ２Ｓｅ３、Ｉｎ２Ｏ３、Ｉｎ２Ｓ３、Ｉｎ２Ｓｅ３、Ｉｎ２Ｔｅ３、Ｌａ２Ｏ３、Ｌａ２Ｓ３、ＣｅＯ２、ＣｅＳ２、Ｐｒ６Ｏ１１、Ｎｄ２Ｏ３、ＮｄＳ２、Ｌａ２Ｏ３、Ｔｌ２Ｏ、Ｓｍ２Ｏ３、ＳｍＳ２、Ｅｕ２Ｏ３、ＥｕＳ２、Ｂｉ２Ｏ３、Ｓｂ２Ｏ３、ＰｏＯ２、ＳｅＯ２、Ｃｓ２Ｏ、Ｔｂ４Ｏ７、ＴｂＳ２、Ｄｙ２Ｏ３、Ｈｏ２Ｏ３、Ｅｒ２Ｏ３、ＥｒＳ２、Ｔｍ２Ｏ３、Ｙｂ２Ｏ３、Ｌｕ２Ｏ３、ＣｕＩｎＳ２、ＣｕＩｎＳｅ２、ＡｇＩｎＳ２、ＡｇＩｎＳｅ２、Ｆｅ２Ｏ３、Ｆｅ３Ｏ４、ＦｅＳ、ＦｅＳ２、Ｃｏ３Ｓ４、ＣｏＳｅ、Ｃｏ３Ｏ４、ＮｉＯ、ＮｉＳｅ２、ＮｉＳｅ、Ｎｉ３Ｓｅ４、Ｇｄ２Ｏ３、ＢｅＯ、ＴｅＯ２、Ｎａ２Ｏ、ＢａＯ、Ｋ２Ｏ、Ｔａ２Ｏ５、Ｌｉ２Ｏ、Ｔｃ２Ｏ７、Ａｓ２Ｏ３、Ｂ２Ｏ３、Ｐ２Ｏ５、Ｐ２Ｏ３、Ｐ４Ｏ７、Ｐ４Ｏ８、Ｐ４Ｏ９、Ｐ２Ｏ６、ＰＯ、又はそれらの混合物が含まれるが、これらに限定されない。
【０９０８】
一実施形態によれば、リン化物ホスト材料７１の例には、ＩｎＰ、Ｃｄ３Ｐ２、Ｚｎ３Ｐ２、ＡｌＰ、ＧａＰ、ＴｌＰ、又はそれらの混合物が含まれるが、これらに限定されない。
【０９０９】
一実施形態によれば、半金属ホスト材料７１の例には、Ｓｉ、Ｂ、Ｇｅ、Ａｓ、Ｓｂ、Ｔｅ、又はそれらの混合物が含まれるが、これらに限定されない。
【０９１０】
一実施形態によれば、金属合金ホスト材料７１の例には、Ａｕ−Ｐｄ、Ａｕ−Ａｇ、Ａｕ−Ｃｕ、Ｐｔ−Ｐｄ、Ｐｔ−Ｎｉ、Ｃｕ−Ａｇ、Ｃｕ−Ｓｎ、Ｒｕ−Ｐｔ、Ｒｈ−Ｐｔ、Ｃｕ−Ｐｔ、Ｎｉ−Ａｕ、Ｐｔ−Ｓｎ、Ｐｄ−Ｖ、Ｉｒ−Ｐｔ、Ａｕ−Ｐｔ、Ｐｄ−Ａｇ、Ｃｕ−Ｚｎ、Ｃｒ−Ｎｉ、Ｆｅ−Ｃｏ、Ｃｏ−Ｎｉ、Ｆｅ−Ｎｉ又はそれらの混合物が含まれるが、これらに限定されない。
【０９１１】
一実施形態によれば、ホスト材料７１は、ガーネットを含む。
【０９１２】
一実施形態によれば、ガーネットの例には、Ｙ３Ａｌ５Ｏ１２、Ｙ３Ｆｅ２（ＦｅＯ４）３、Ｙ３Ｆｅ５Ｏ１２、Ｙ４Ａｌ２Ｏ９、ＹＡｌＯ３、Ｆｅ３Ａｌ２（ＳｉＯ４）３、Ｍｇ３Ａｌ２（ＳｉＯ４）３、Ｍｎ３Ａｌ２（ＳｉＯ４）３、Ｃａ３Ｆｅ２（ＳｉＯ４）３、Ｃａ３Ａｌ２（ＳｉＯ４）３、Ｃａ３Ｃｒ２（ＳｉＯ４）３、Ａｌ５Ｌｕ３Ｏ１２、ＧＡＬ、ＧａＹＡＧ、又はそれらの混合物が含まれるが、これらに限定されない。
【０９１３】
一実施形態によれば、ホスト材料７１は、熱伝導性材料を含むか又はそれからなり、前記熱伝導性材料には、ＡｌｙＯｘ、ＡｇｙＯｘ、ＣｕｙＯｘ、ＦｅｙＯｘ、ＳｉｙＯｘ、ＰｂｙＯｘ、ＣａｙＯｘ、ＭｇｙＯｘ、ＺｎｙＯｘ、ＳｎｙＯｘ、ＴｉｙＯｘ、ＢｅｙＯｘ、ＣｄＳ、ＺｎＳ、ＺｎＳｅ、ＣｄＺｎＳ、ＣｄＺｎＳｅ、ＡＵ、Ｎａ、Ｆｅ、Ｃｕ、Ａｌ、Ａｇ、Ｍｇ、混合酸化物、それらの混合酸化物又はそれらの混合物が含まれるが、これらに限定されない；ｘ及びｙは、ｘ及びｙが同時に０ではなく、かつｘは０ではないという条件で、独立して、０〜１０の１０進数である。
【０９１４】
一実施形態によれば、ホスト材料７１は、熱伝導性材料を含むか又はそれからなり、前記熱伝導性材料には、Ａｌ２Ｏ３、Ａｇ２Ｏ、Ｃｕ２Ｏ、ＣｕＯ、Ｆｅ３Ｏ４、ＦｅＯ、ＳｉＯ２、ＰｂＯ、ＣａＯ、ＭｇＯ、ＺｎＯ、ＳｎＯ２、ＴｉＯ２、ＢｅＯ、ＣｄＳ、ＺｎＳ、ＺｎＳｅ、ＣｄＺｎＳ、ＣｄＺｎＳｅ、Ａｕ、Ｎａ、Ｆｅ、Ｃｕ、Ａｌ、Ａｇ、Ｍｇ、混合酸化物、それらの混合酸化物又はそれらの混合物が含まれるが、これらに限定されない。
【０９１５】
一実施形態によれば、ホスト材料７１は、熱伝導性材料を含むか又はそれからなり、前記熱伝導性材料には、酸化アルミニウム、酸化銀、酸化銅、酸化鉄、酸化ケイ素、酸化鉛、酸化カルシウム、酸化マグネシウム、酸化亜鉛、酸化錫、酸化チタン、酸化ベリリウム、硫化亜鉛、硫化カドミウム、亜鉛セレン、カドミウム亜鉛セレン、硫化亜鉛カドミウム、金、ナトリウム、鉄、銅、アルミニウム、銀、マグネシウム、混合酸化物、それらの混合酸化物又はそれらの混合物が含まれるが、これらに限定されない。
【０９１６】
一実施形態によれば、ホスト材料７１は、前記ホスト材料７１の大多数の元素に対して、０モル％、１モル％、５モル％、１０モル％、１５モル％、２０モル％、２５モル％、３０モル％、３５モル％、４０モル％、４５モル％、５０モル％、５５モル％、６０モル％、６５モル％、７０モル％、７５モル％、８０モル％の少量で有機分子を含む。
【０９１７】
一実施形態によれば、ホスト材料７１は、上記のポリマーホスト材料、上記の無機ホスト材料、又はそれらの混合物を含む。
【０９１８】
一実施形態によれば、発光材料７は、少なくとも１種のホスト材料７１を含む。
【０９１９】
一実施形態によれば、発光材料７は、少なくとも２種のホスト材料７１を含む。この実施形態において、該ホスト材料は、互いに同一であるか、又は異なり得る。
【０９２０】
一実施形態によれば、発光材料７は、複数のホスト材料７１を含む。この実施形態において、該ホスト材料は、互いに同一であるか、又は異なり得る。
【０９２１】
一実施形態において、本発明の発光材料７は、複合粒子１の少なくとも１つの集団を含む。一実施形態において、複合粒子１の集団は、最大発光波長によって定義される。
【０９２２】
一実施形態において、発光材料７は、異なる色又は波長を発する複合粒子１の２つの集団を含む。
【０９２３】
一実施形態において、発光材料７に含まれ、異なる色又は波長を発する複合粒子１の少なくとも２つの集団の濃度は、入射光による励起後に、複合粒子１の少なくとも２つの集団の各々が放つ各二次光の光強度を予め決定するように制御される。
【０９２４】
一実施形態において、発光材料７は、青色光源のダウンコンバージョン時に緑色光及び赤色光を放つ複合粒子１を含む。この実施形態において、発光材料７は、光源からの所定の強度の青色光を透過し、所定の強度の緑色及び赤色の二次光を放つように構成され、生じた三色白色光を放つことが可能になる。
【０９２５】
一実施形態によれば、発光材料７は、青色光源のダウンコンバージョン時に緑色の光を放つ少なくとも１種のナノ粒子３を含む少なくとも１種の複合粒子１を含む。
【０９２６】
一実施形態によれば、発光材料７は、青色光源のダウンコンバージョン時にオレンジ光を放つ少なくとも１種のナノ粒子３を含む少なくとも１種の複合粒子１を含む。
【０９２７】
一実施形態によれば、発光材料７は、青色光源のダウンコンバージョン時に黄色光を放つ少なくとも１種のナノ粒子３を含む少なくとも１種の複合粒子１を含む。
【０９２８】
一実施形態によれば、発光材料７は、青色光源のダウンコンバージョン時に紫色の光を放つ少なくとも１種のナノ粒子３を含む少なくとも１種の複合粒子１を含む。
【０９２９】
一実施形態において、発光材料７は、複合粒子１の２つの集団を含み、第１の集団は、５００ｎｍ〜５６０ｎｍ、より好ましくは、５１５ｎｍ〜５４５ｎｍの最大発光波長を有し、第２の集団は、６００ｎｍ〜２５００ｎｍ、より好ましくは、６１０ｎｍ〜６５０ｎｍの最大発光波長を有する。
【０９３０】
一実施形態において、発光材料７は、複合粒子１の３つの集団を含み、複合粒子１の第１の集団は、４４０ｎｍ〜４９９ｎｍ、より好ましくは、４５０ｎｍ〜４９５ｎｍの最大発光波長を有し、複合粒子１の第２の集団は、５００ｎｍ〜５６０ｎｍ、より好ましくは、５１５ｎｍ〜５４５ｎｍの最大発光波長を有し、複合粒子１の第３の集団は、６００ｎｍ〜２５００ｎｍ、より好ましくは、６１０ｎｍ〜６５０ｎｍの最大発光波長を有する。
【０９３１】
一実施形態において、発光材料７は、いくつかの領域に分割され、それらのそれぞれは、異なる色又は波長を発する複合粒子１の異なる集団を含む。
【０９３２】
一実施形態において、発光材料７は、膜の形状を有する。
【０９３３】
一実施形態において、発光材料７は膜である。
【０９３４】
一実施形態において、発光材料７は、押出によって処理される。
【０９３５】
一実施形態において、発光材料７は、光パターンである。この実施形態において、前記パターンは、本明細書に記載の支持体上に形成され得る。
【０９３６】
一実施形態において、本明細書に記載の支持体は、外部のシステムによって加熱又は冷却することができる。
【０９３７】
一実施形態において、発光材料７は、集光パターンである。この実施形態において、前記パターンは、本明細書に記載の支持体上に形成され得る。
【０９３８】
一実施形態において、発光材料７は、光拡散パターンである。この実施形態において、前記パターンは、本明細書に記載の支持体上に形成され得る。一実施形態において、発光材料７は、二枚の膜の積み重ねで作られ、それらの各々は、異なる色又は波長を発する複合粒子１の異なる集団を含む。
【０９３９】
一実施形態において、発光材料７は、複数の膜の積み重ねで作られ、それらの各々は、異なる色又は波長を発する複合粒子１の異なる集団を含む。
【０９４０】
一実施形態によれば、発光材料７は、３０ｎｍ〜１０ｃｍ、より好ましくは１００ｎｍ〜１ｃｍ、さらにより好ましくは、１００ｎｍ〜１ｍｍの厚さを有する。
【０９４１】
一実施形態によれば、発光材料７は、少なくとも３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．１μｍ、４．２μｍ、４．３μｍ、４．４μｍ、４．５μｍ、４．６μｍ、４．７μｍ、４．８μｍ、４．９μｍ、５μｍ、５．１μｍ、５．２μｍ、５．３μｍ、５．４μｍ、５．５μｍ、５．５μｍ、５．６μｍ、５．７μｍ、５．８μｍ、５．９μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μ���、９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、１ｍｍ、１．１ｍｍ、１．２ｍｍ、１．３ｍｍ、１．４ｍｍ、１．５ｍｍ、１．６ｍｍ、１．７ｍｍ、１．８ｍｍ、１．９ｍｍ、２ｍｍ、２．１ｍｍ、２．２ｍｍ、２．３ｍｍ、２．４ｍｍ、２．５ｍｍ、２．６ｍｍ、２．７ｍｍ、２．８ｍｍ、２．９ｍｍ、３ｍｍ、３．１ｍｍ、３．２ｍｍ、３．３ｍｍ、３．４ｍｍ、３．５ｍｍ、３．６ｍｍ、３．７ｍｍ、３．８ｍｍ、３．９ｍｍ、４ｍｍ、４．１ｍｍ、４．２ｍｍ、４．３ｍｍ、４．４ｍｍ、４．５ｍｍ、４．６ｍｍ、４．７ｍｍ、４．８ｍｍ、４．９ｍｍ、５ｍｍ、５．１ｍｍ、５．２ｍｍ、５．３ｍｍ、５．４ｍｍ、５．５ｍｍ、５．６ｍｍ、５．７ｍｍ、５．８ｍｍ、５．９ｍｍ、６ｍｍ、６．１ｍｍ、６．２ｍｍ、６．３ｍｍ、６．４ｍｍ、６．５ｍｍ、６．６ｍｍ、６．７ｍｍ、６．８ｍｍ、６．９ｍｍ、７ｍｍ、７．１ｍｍ、７．２ｍｍ、７．３ｍｍ、７．４ｍｍ、７．５ｍｍ、７．６ｍｍ、７．７ｍｍ、７．８ｍｍ、７．９ｍｍ、８ｍｍ、８．１ｍｍ、８．２ｍｍ、８．３ｍｍ、８．４ｍｍ、８．５ｍｍ、８．６ｍｍ、８．７ｍｍ、８．８ｍｍ、８．９ｍｍ、９ｍｍ、９．１ｍｍ、９．２ｍｍ、９．３ｍｍ、９．４ｍｍ、９．５ｍｍ、９．６ｍｍ、９．７ｍｍ、９．８ｍｍ、９．９ｍｍ、１ｃｍ、１ｃｍ、１．１ｃｍ、１．２ｃｍ、１．３ｃｍ、１．４ｃｍ、１．５ｃｍ、１．６ｃｍ、１．７ｃｍ、１．８ｃｍ、１．９ｃｍ、２ｃｍ、２．１ｃｍ、２．２ｃｍ、２．３ｃｍ、２．４ｃｍ、２．５ｃｍ、２．６ｃｍ、２．７ｃｍ、２．８ｃｍ、２．９ｃｍ、３ｃｍ、３．１ｃｍ、３．２ｃｍ、３．３ｃｍ、３．４ｃｍ、３．５ｃｍ、３．６ｃｍ、３．７ｃｍ、３．８ｃｍ、３．９ｃｍ、４ｃｍ、４．１ｃｍ、４．２ｃｍ、４．３ｃｍ、４．４ｃｍ、４．５ｃｍ、４．６ｃｍ、４．７ｃｍ、４．８ｃｍ、４．９ｃｍ、５ｃｍ、５．１ｃｍ、５．２ｃｍ、５．３ｃｍ、５．４ｃｍ、５．５ｃｍ、５．６ｃｍ、５．７ｃｍ、５．８ｃｍ、５．９ｃｍ、６ｃｍ、６．１ｃｍ、６．２ｃｍ、６．３ｃｍ、６．４ｃｍ、６．５ｃｍ、６．６ｃｍ、６．７ｃｍ、６．８ｃｍ、６．９ｃｍ、７ｃｍ、７．１ｃｍ、７．２ｃｍ、７．３ｃｍ、７．４ｃｍ、７．５ｃｍ、７．６ｃｍ、７．７ｃｍ、７．８ｃｍ、７．９ｃｍ、８ｃｍ、８．１ｃｍ、８．２ｃｍ、８．３ｃｍ、８．４ｃｍ、８．５ｃｍ、８．６ｃｍ、８．７ｃｍ、８．８ｃｍ、８．９ｃｍ、９ｃｍ、９．１ｃｍ、９．２ｃｍ、９．３ｃｍ、９．４ｃｍ、９．５ｃｍ、９．６ｃｍ、９．７ｃｍ、９．８ｃｍ、９．９ｃｍ、又は１０ｃｍの厚さを有する。
【０９４２】
一実施形態によれば、発光材料７は、入射光の少なくとも５％、１０％、１５％、２０％、２５％、３０％、３５％、４０％、４５％、５０％、５５％、６０％、６５％、７０％、７５％、８０％、８５％、９０％、９５％、又は１００％を吸収する。
【０９４３】
一実施形態によれば、発光材料７は、５０μｍ、４０μｍ、３０μｍ、２０μｍ、１０μｍ、１μｍ、９５０ｎｍ、９００ｎｍ、８５０ｎｍ、８００ｎｍ、７５０ｎｍ、７００ｎｍ、６５０ｎｍ、６００ｎｍ、５５０ｎｍ、５００ｎｍ、４５０ｎｍ、４００ｎｍ、３５０ｎｍ、３００ｎｍ、２５０ｎｍよりも低い、又は２００ｎｍよりも低い波長を有する入射光を吸収する。
【０９４４】
一実施形態によれば、発光材料７は、入射光の少なくとも５％、１０％、１５％、２０％、２５％、３０％、３５％、４０％、４５％、５０％、５５％、６０％、６５％、７０％、７５％、８０％、８５％、９０％、９５％、又は１００％を透過する。
【０９４５】
一実施形態によれば、発光材料７は、入射光の少なくとも５％、１０％、１５％、２０％、２５％、３０％、３５％、４０％、４５％、５０％、５５％、６０％、６５％、７０％、７５％、８０％、８５％、９０％、９５％、又は１００％を散乱する。
【０９４６】
一実施形態によれば、発光材料７は、入射光の少なくとも５％、１０％、１５％、２０％、２５％、３０％、３５％、４０％、４５％、５０％、５５％、６０％、６５％、７０％、７５％、８０％、８５％、９０％、９５％、又は１００％を後方散乱する。
【０９４７】
一実施形態によれば、発光材料７は、入射光の一部を透過させ、少なくとも１種の二次光を放つ。この実施形態において、生じた光は、残りの透過入射光の組み合わせである。
【０９４８】
一実施形態によれば、発光材料７は、３００ｎｍ、３５０ｎｍ、４００ｎｍ、４５０ｎｍ、４５５ｎＭ、４６０ｎｍ、４７０ｎｍ、４８０ｎｍ、４９０ｎｍ、５００ｎｍ、５１０ｎｍ、５２０ｎｍ、５３０ｎｍ、５４０ｎｍ、５５０ｎｍ、５６０ｎｍ、５７０ｎｍ、５８０ｎｍ、５９０ｎｍ、又は６００ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９４９】
一実施形態によれば、発光材料７は、３００ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９５０】
一実施形態によれば、発光材料７は、３５０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９５１】
一実施形態によれば、発光材料７は、４００ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９５２】
一実施形態によれば、発光材料７は、４５０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９５３】
一実施形態によれば、発光材料７は、４５５ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９５４】
一実施形態によれば、発光材料７は、４６０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９５５】
一実施形態によれば、発光材料７は、４７０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９５６】
一実施形態によれば、発光材料７は、４８０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９５７】
一実施形態によれば、発光材料７は、４９０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９５８】
一実施形態によれば、発光材料７は、５００ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９５９】
一実施形態によれば、発光材料７は、５１０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９６０】
一実施形態によれば、発光材料７は、５２０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９６１】
一実施形態によれば、発光材料７は、５３０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９６２】
一実施形態によれば、発光材料７は、５４０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９６３】
一実施形態によれば、発光材料７は、５５０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９６４】
一実施形態によれば、発光材料７は、５６０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９６５】
一実施形態によれば、発光材料７は、５７０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９６６】
一実施形態によれば、発光材料７は、５８０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９６７】
一実施形態によれば、発光材料７は、５９０ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９６８】
一実施形態によれば、発光材料７は、６００ｎｍで、少なくとも０．１、０．２、０．３、０．４、０．５、０．６、０．７、０．８、０．９、１．０、１．２、１．４、１．６、１．８、２．０、２．５、３．０、４．０、５．０の吸光度値を有する。
【０９６９】
一実施形態によれば、発光材料７による入射光の吸収効率の増加は、むき出しのナノ粒子３と比較して、少なくとも１％、２％、３％、４％、５％、６％、７％、８％、９％、１０％、２０％、３０％、４０％、５０％、５５％、６０％、６５％、７０％、７５％、８０％、８５％、９０％、９５％、又は１００％である。
【０９７０】
むき出しのナノ粒子３は、本明細書では、無機材料２内に封入されないナノ粒子３を指す。
【０９７１】
一実施形態によれば、発光材料７による二次光の発光効率の増加は、むき出しのナノ粒子３と比較して、１％、２％、３％、４％、５％、６％、７％、８％、９％、１０％、２０％、３０％、４０％、５０％、５５％、６０％、６５％、７０％、７５％、８０％、８５％、９０％、９５％、又は１００％未満である。
【０９７２】
一実施形態によれば、発光材料７は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光の劣化を示す。
【０９７３】
一実施形態によれば、発光材料７は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、９０％、８０％、７０％、６０％、５０％、４０％、３０％、２５％、２０％、１５％、１０％、５％、４％、３％、２％、１％、又は０％未満のその光発光の劣化を示す。
【０９７４】
一実施形態によれば、発光材料７は、０％、１０％、２０％、３０％、４０％、５０％、５５％、６０％、６５％、７０％、７５％、８０％、８５％、９０％、９５％、又は９９％の湿度の下で、９０％、８０％、７０％、６０％、５０％、４０％、３０％、２５％、２０％、１５％、１０％、５％、４％、３％、２％、１％、又は０％未満のその光発光の劣化を示す。
【０９７５】
一実施形態によれば、発光材料７は、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光の劣化を示す。
【０９７６】
一実施形態によれば、発光材料７は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光の劣化を示す。
【０９７７】
一実施形態によれば、発光材料７は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光の劣化を示す。
【０９７８】
一実施形態によれば、発光材料７は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光の劣化を示す。
【０９７９】
一実施形態によれば、発光材料７は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光の劣化を示す。
【０９８０】
一実施形態によれば、発光材料７は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光の劣化を示す。
【０９８１】
一実施形態によれば、発光材料７は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光の劣化を示す。
【０９８２】
一実施形態によれば、発光材料７は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０９８３】
一実施形態によれば、発光材料７は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、９０％、８０％、７０％、６０％、５０％、４０％、３０％、２５％、２０％、１０％、５％、４％、３％、２％、１％、又は０％未満のその光発光量子収率（ＰＬＱＹ）の劣化を示す。
【０９８４】
一実施形態によれば、発光材料７は、０％、１０％、２０％、３０％、４０％、５０％、５５％、６０％、６５％、７０％、７５％、８０％、８５％、９０％、９５％、又は９９％の湿度の下で、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０９８５】
一実施形態によれば、発光材料７は、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０９８６】
一実施形態によれば、発光材料７は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０９８７】
一実施形態によれば、発光材料７は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０９８８】
一実施形態によれば、発光材料７は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０９８９】
一実施形態によれば、発光材料７は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０９９０】
一実施形態によれば、発光材料７は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０９９１】
一実施形態によれば、発光材料７は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のその光発光量子収率（ＰＬＱＹ）の劣化を示す。
【０９９２】
一実施形態によれば、発光材料７は、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１５％、１０％、５％、４％、３％、２％、１％、又は０％未満のそのＦＣＥの劣化を示す。
【０９９３】
一実施形態によれば、発光材料７は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、９０％、８０％、７０％、６０％、５０％、４０％、３０％、２５％、２０％、１０％、５％、４％、３％、２％、１％、又は０％未満のそのＦＣＥの劣化を示す。
【０９９４】
一実施形態によれば、発光材料７は、０％、１０％、２０％、３０％、４０％、５０％、５５％、６０％、６５％、７０％、７５％、８０％、８５％、９０％、９５％、又は９９％の湿度の下で、９０％、８０％、７０％、６０％、５０％、４０％、３０％、２５％、２０％、１０％、５％、４％、３％、２％、１％、又は０％未満のそのＦＣＥの劣化を示す。
【０９９５】
一実施形態によれば、発光材料７は、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のそのＦＣＥの劣化を示す。
【０９９６】
一実施形態によれば、発光材料７は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のそのＦＣＥの劣化を示す。
【０９９７】
一実施形態によれば、発光材料７は、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、かつ０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のそのＦＣＥの劣化を示す。
【０９９８】
一実施形態によれば、発光材料７は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のそのＦＣＥの劣化を示す。
【０９９９】
一実施形態によれば、発光材料７は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のそのＦＣＥの劣化を示す。
【１０００】
一実施形態によれば、発光材料７は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２下で、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のそのＦＣＥの劣化を示す。
【１００１】
一実施形態によれば、発光材料７は、０％、５％、１０％、１５％、２０％、２５％、３０％、３５％、４０％、４５％、５０％、５５％、６０％、６５％、７０％、７５％、８０％、８５％、９０％、９５％、又は１００％のＯ２分子下で、０℃、１０℃、２０℃、３０℃、４０℃、５０℃、６０℃、７０℃、８０℃、９０℃、１００℃、１２５℃、１５０℃、１７５℃、２００℃、２２５℃、２５０℃、２７５℃、又は３００℃下で、０％、１０％、２０％、３０％、４０％、５０％、５５％、６０％、６５％、７０％、７５％、８０％、８５％、９０％、９５％、又は９９％の湿度の下で、少なくとも１日、５日、１０日、１５日、２０日、２５日、１ヶ月、２ヶ月、３ヶ月、４ヶ月、５ヶ月、６ヶ月、７ヶ月、８ヶ月、９ヶ月、１０ヶ月、１１ヶ月、１２ヶ月、１８ヶ月、２年、２．５年、３年、３．５年、４年、４．５年、５年、５．５年、６年、６．５年、７年、７．５年、８年、８．５年、９年、９．５年、又は１０年後に、９０％、８０％、７０％、６０％、５０％、４０％、３０％、２５％、２０％、１０％、５％、４％、３％、２％、１％、又は０％未満のそのＦＣＥの劣化を示す。
【１００２】
別の実施形態において、複合粒子１の少なくとも１つの集団を含む発光材料７は、さらに、蛍光体特性を有する変換体の少なくとも１つの集団を含み得る。蛍光体特性を有する変換体の例には、ガーネット（ＬｕＡＧ、ＧＡＬ、ＹＡＧ、ＧａＹＡＧ）、ケイ酸塩、酸窒化物／酸炭窒化物、窒化物／炭窒化物、Ｍｎ４＋赤色蛍光体（ＰＦＳ／ＫＦＳ）、量子ドットが含まれるが、これらに限定されない。
【１００３】
一実施形態によれば、本発明の複合粒子１は、重量で１００ｐｐｍ〜５０００００ｐｐｍの範囲のレベルでホスト材料７１に組み込まれる。
【１００４】
一実施形態によれば、本発明の複合粒子１は、重量で少なくとも１００ｐｐｍ、２００ｐｐｍ、３００ｐｐｍ、４００ｐｐｍ、５００ｐｐｍ、６００ｐｐｍ、７００ｐｐｍ、８００ｐｐｍ、９００ｐｐｍ、１０００ｐｐｍ、１１００ｐｐｍ、１２００ｐｐｍ、１３００ｐｐｍ、１４００ｐｐｍ、１５００ｐｐｍ、１６００ｐｐｍ、１７００ｐｐｍ、１８００ｐｐｍ、１９００ｐｐｍ、２０００ｐｐｍ、２１００ｐｐｍ、２２００ｐｐｍ、２３００ｐｐｍ、２４００ｐｐｍ、２５００ｐｐｍ、２６００ｐｐｍ、２７００ｐｐｍ、２８００ｐｐｍ、２９００ｐｐｍ、３０００ｐｐｍ、３１００ｐｐｍ、３２００ｐｐｍ、３３００ｐｐｍ、３４００ｐｐｍ、３５００ｐｐｍ、３６００ｐｐｍ、３７００ｐｐｍ、３８００ｐｐｍ、３９００ｐｐｍ、４０００ｐｐｍ、４１００ｐｐｍ、４２００ｐｐｍ、４３００ｐｐｍ、４４００ｐｐｍ、４５００ｐｐｍ、４６００ｐｐｍ、４７００ｐｐｍ、４８００ｐｐｍ、４９００ｐｐｍ、５０００ｐｐｍ、５１００ｐｐｍ、５２００ｐｐｍ、５３００ｐｐｍ、５４００ｐｐｍ、５５００ｐｐｍ、５６００ｐｐｍ、５７００ｐｐｍ、５８００ｐｐｍ、５９００ｐｐｍ、６０００ｐｐｍ、６１００ｐｐｍ、６２００ｐｐｍ、６３００ｐｐｍ、６４００ｐｐｍ、６５００ｐｐｍ、６６００ｐｐｍ、６７００ｐｐｍ、６８００ｐｐｍ、６９００ｐｐｍ、７０００ｐｐｍ、７１００ｐｐｍ、７２００ｐｐｍ、７３００ｐｐｍ、７４００ｐｐｍ、７５００ｐｐｍ、７６００ｐｐｍ、７７００ｐｐｍ、７８００ｐｐｍ、７９００ｐｐｍ、８０００ｐｐｍ、８１００ｐｐｍ、８２００ｐｐｍ、８３００ｐｐｍ、８４００ｐｐｍ、８５００ｐｐｍ、８６００ｐｐｍ、８７００ｐｐｍ、８８００ｐｐｍ、８９００ｐｐｍ、９０００ｐｐｍ、９１００ｐｐｍ、９２００ｐｐｍ、９３００ｐｐｍ、９４００ｐｐｍ、９５００ｐｐｍ、９６００ｐｐｍ、９７００ｐｐｍ、９８００ｐｐｍ、９９００ｐｐｍ、１００００ｐｐｍ、１０５００ｐｐｍ、１１０００ｐｐｍ、１１５００ｐｐｍ、１２０００ｐｐｍ、１２５００ｐｐｍ、１３０００ｐｐｍ、１３５００ｐｐｍ、１４０００ｐｐｍ、１４５００ｐｐｍ、１５０００ｐｐｍ、１５５００ｐｐｍ、１６０００ｐｐｍ、１６５００ｐｐｍ、１７０００ｐｐｍ、１７５００ｐｐｍ、１８０００ｐｐｍ、１８５００ｐｐｍ、１９０００ｐｐｍ、１９５００ｐｐｍ、２００００ｐｐｍ、３００００ｐｐｍ、４００００ｐｐｍ、５００００ｐｐｍ、６００００ｐｐｍ、７００００ｐｐｍ、８００００ｐｐｍ、９００００ｐｐｍ、１０００００ｐｐｍ、１１００００ｐｐｍ、１２００００ｐｐｍ、１３００００ｐｐｍ、１４００００ｐｐｍ、１５００００ｐｐｍ、１６００００ｐｐｍ、１７００００ｐｐｍ、１８００００ｐｐｍ、１９００００ｐｐｍ、２０００００ｐｐｍ、２１００００ｐｐｍ、２２００００ｐｐｍ、２３００００ｐｐｍ、２４００００ｐｐｍ、２５００００ｐｐｍ、２６００００ｐｐｍ、２７００００ｐｐｍ、２８００００ｐｐｍ、２９００００ｐｐｍ、３０００００ｐｐｍ、３１００００ｐｐｍ、３２００００ｐｐｍ、３３００００ｐｐｍ、３４００００ｐｐｍ、３５００００ｐｐｍ、３６００００ｐｐｍ、３７００００ｐｐｍ、３８００００ｐｐｍ、３９００００ｐｐｍ、４０００００ｐｐｍ、４１００００ｐｐｍ、４２００００ｐｐｍ、４３００００ｐｐｍ、４４００００ｐｐｍ、４５００００ｐｐｍ、４６００００ｐｐｍ、４７００００ｐｐｍ、４８００００ｐｐｍ、４９００００ｐｐｍ、又は５０００００ｐｐｍのレベルでホスト材料７１に組み込まれる。
【１００５】
一実施形態によれば、発光材料７は、本発明の複合粒子１を重量で９５％、９０％、８０％、７０％、６０％、５０％、４０％、３０％、２０％、好ましくは１０％未満含む。
【１００６】
一実施形態によれば、発光材料７中の複合粒子１の充填率は、少なくとも０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８ ％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、９１％、９２％、９３％、９４％、９５％、９６％、９７％、９８％、又は９９％である。
【１００７】
一実施形態によれば、発光材料７中の複合粒子１の充填率は、０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、９１％、９２％、９３％、９４％、９５％、９６％、９７％、９８％、又は９９％未満である。
【１００８】
一実施形態によれば、発光材料７中に分散している複合粒子１は、少なくとも０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、又は９５％のパッキング率を有する。
【１００９】
一実施形態によれば、発光材料７中に分散している複合粒子１は、０．０１％、０．０５％、０．１％、０．１５％、０．２％、０．２５％、０．３％、０．３５％、０．４％、０．４５％、０．５％、０．５５％、０．６％、０．６５％、０．７％、０．７５％、０．８％、０．８５％、０．９％、０．９５％、１％、２％、３％、４％、５％、６％、７％、８％、９％、１０％、１１％、１２％、１３％、１４％、１５％、１６％、１７％、１８％、１９％、２０％、２１％、２２％、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、５０％、５１％、５２％、５３％、５４％、５５％、５６％、５７％、５８％、５９％、６０％、６１％、６２％、６３％、６４％、６５％、６６％、６７％、６８％、６９％、７０％、７１％、７２％、７３％、７４％、７５％、７６％、７７％、７８％、７９％、８０％、８１％、８２％、８３％、８４％、８５％、８６％、８７％、８８％、８９％、９０％、又は９５％未満のパッキング率を有する。
【１０１０】
一実施形態によれば、発光材料７は、複合粒子１の少なくとも０．０１重量％、０．０２重量％、０．０３重量％、０．０４重量％、０．０５重量％、０．０６重量％、０．０７重量％、０．０８重量％、０．０９重量％、０．１重量％、０．２重量％、０．３重量％、０．４重量％、０．５重量％、０．６重量％、０．７重量％、０．８重量％、０．９重量％、１重量％、２重量％、３重量％、４重量％、５重量％、６重量％、７重量％、８重量％、９重量％、１０重量％、１５重量％、２０重量％、２５重量％、３０重量％、３５重量％、４０重量％、４５重量％、５０重量％、５５重量％、６０重量％、６５重量％、７０重量％、７５重量％、８０重量％、８５重量％、９０重量％、９５重量％、又は９９重量％を含む。
【１０１１】
一実施形態によれば、発光材料７において、ホスト材料７１と本発明の複合粒子１の重量比は、少なくとも０．０１％、０．０２％、０．０３％、０．０４％、０．０５％、０．０６％、０．０７％、０．０８％、０．０９％、０．１％、０．２％、０．３％、０．４％、０．５％、０．６％、０．７％、０．８％、０．９％、１％、２％、３％、４％、５％、６％、７％、８％、９％、１０％、１１％、１２％、１３％、１４％、１５％、１６％、１７％、１８％、１９％、２０％、２１％、２２％ 、２３％、２４％、２５％、２６％、２７％、２８％、２９％、３０％、３１％、３２％、３３％、３４％、３５％、３６％、３７％、３８％、３９％、４０％、４１％、４２％、４３％、４４％、４５％、４６％、４７％、４８％、４９％、または５０％である。
【１０１２】
一実施形態によれば、発光材料７は、ＲＯＨＳ準拠である。
【１０１３】
一実施形態によれば、発光材料７は、カドミウムを重量で１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満含む。
【１０１４】
一実施形態によれば、発光材料７は、鉛を重量で１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満、２０００ｐｐｍ未満、３０００ｐｐｍ未満、４０００ｐｐｍ未満、５０００ｐｐｍ未満、６０００ｐｐｍ未満、７０００ｐｐｍ未満、８０００ｐｐｍ未満、９０００ｐｐｍ未満、１００００ｐｐｍ未満含む。
【１０１５】
一実施形態によれば、発光材料７は、水銀を重量で１０ｐｐｍ未満、２０ｐｐｍ未満、３０ｐｐｍ未満、４０ｐｐｍ未満、５０ｐｐｍ未満、１００ｐｐｍ未満、１５０ｐｐｍ未満、２００ｐｐｍ未満、２５０ｐｐｍ未満、３００ｐｐｍ未満、３５０ｐｐｍ未満、４００ｐｐｍ未満、４５０ｐｐｍ未満、５００ｐｐｍ未満、５５０ｐｐｍ未満、６００ｐｐｍ未満、６５０ｐｐｍ未満、７００ｐｐｍ未満、７５０ｐｐｍ未満、８００ｐｐｍ未満、８５０ｐｐｍ未満、９００ｐｐｍ未満、９５０ｐｐｍ未満、１０００ｐｐｍ未満、２０００ｐｐｍ未満、３０００ｐｐｍ未満、４０００ｐｐｍ未満、５０００ｐｐｍ未満、６０００ｐｐｍ未満、７０００ｐｐｍ未満、８０００ｐｐｍ未満、９０００ｐｐｍ未満、１００００ｐｐｍ未満含む。
【１０１６】
一実施形態によれば、発光材料７は、ホスト材料７１及び／又は無機材料２に存在する主な化学元素より重い化学元素に基づいてより重い化学元素又は材料を含む。この実施形態において、発光材料７中の前記重い化学元素は、ＲＯＨＳ規格に従って化学元素の質量濃度を下げ、前記発光材料７がＲＯＨＳに準拠するのを可能にする。
【１０１７】
一実施形態によれば、重い化学元素の例には、Ｂ、Ｃ、Ｎ、Ｆ、Ｎａ、Ｍｇ、Ａｌ、Ｓｉ、Ｐ、Ｓ、Ｃｌ、Ｋ、Ｃａ、Ｓｃ、Ｔｉ、Ｖ、Ｃｒ、Ｍｎ、Ｆｅ、Ｃｏ、Ｎｉ、Ｃｕ、Ｚｎ、Ｇａ、Ｇｅ、Ａｓ、Ｓｅ、Ｂｒ、Ｒｂ、Ｓｒ、Ｙ、Ｚｒ、Ｎｂ、Ｍｏ、Ｔｃ、Ｒｕ、Ｒｈ、Ｐｄ、Ａｇ、Ｃｄ、Ｉｎ、Ｓｎ、Ｓｂ、Ｔｅ、Ｉ、Ｃｓ、Ｂａ、Ｌａ、Ｈｆ、Ｔａ、Ｗ、Ｒｅ、Ｏｓ、Ｉｒ、Ｐｔ、Ａｕ、Ｈｇ、Ｔｌ、Ｐｂ、Ｂｉ、Ｐｏ、Ａｔ、Ｃｅ、Ｐｒ、Ｎｄ、Ｐｍ、Ｓｍ、Ｅｕ、Ｇｄ、Ｔｂ、Ｄｙ、Ｈｏ、Ｅｒ、Ｔｍ、Ｙｂ、Ｌｕ又はそれらの混合物が含まれるが、これらに限定されない。
【１０１８】
一実施形態によれば、発光材料７は、発光装置の正孔輸送層、正孔注入層、電子輸送層、電子注入層、及び発光層のうちの少なくとも１つを形成するのに有用な１以上の材料を含む。
【１０１９】
一実施形態によれば、発光材料７は、支持体上に層を形成するために硬化されるか、又は別の方法で処理される材料を含む。
【１０２０】
好ましい実施形態によれば、発光材料７の例には、ゾルゲル材料、シリコーン、例えば、ＰＭＭＡ、ＰＳなどポリマー、又はそれらの混合物中に分散している複合粒子１が含まれるが、これらに限定されない。
【１０２１】
一実施形態によれば、発光材料７は、光源として使用され得る。
【１０２２】
一実施形態によれば、発光材料７は、光源に使用され得る。
【１０２３】
一実施形態によれば、発光材料７は、カラーフィルターとして使用され得る。
【１０２４】
一実施形態によれば、発光材料７は、カラーフィルターに使用され得る。
【１０２５】
一実施形態によれば、発光材料７は、カラーフィルターに加えて使用され得る。
【１０２６】
本発明の別の目的は、本発明の少なくとも１種の複合粒子１及び／又は上記の少なくとも１種の発光材料７を支持する支持体に関する。
【１０２７】
一実施形態において、本発明の少なくとも１種の複合粒子１及び／又は少なくとも１種の発光材料７は、ドロップキャスティング、スピンコーティング、ディップコーティング、インクジェット印刷、リソグラフィ、噴霧、めっき、電気めっき、又は当業者に公知の任意の他の手段によって支持体上に堆積する。
【１０２８】
一実施形態において、該支持体は、複合粒子１の少なくとも１つの集団を支持する。一実施形態において、該支持体は、複合粒子１の少なくとも１つの集団を含む少なくとも１種の発光材料７を支持する。本出願において、複合粒子１の集団は、最大発光波長によって定義される。
【１０２９】
一実施形態において、該支持体は、異なる色又は波長を発する複合粒子１の２つの集団を支持する。一実施形態において、該支持体は、異なる色又は波長を発する複合粒子１の２つの集団を含む少なくとも１種の発光材料７を支持する。一実施形態において、該支持体は、複合粒子１の１つの集団を各々含む２種の発光材料７を支持し、該集団は、異なる色又は波長を発する各発光材料７に含まれている。
【１０３０】
一実施形態において、該支持体は、青色光源のダウンコンバージョン時に緑色光及び赤色光を放つ複合粒子１を支持する。そのため、光源（複数可）からの青色光は複合粒子１を通過し、所定量の緑色光及び赤色光が残りの青色光と混合されて、３色白色光を作る。一実施形態において、該支持体は、青色光源のダウンコンバート時に緑色光及び赤色光を放つ複合粒子１を含む少なくとも１種の発光材料７を支持する。この実施形態において、少なくとも１種の発光材料７は、所定の強度の入射青色光を透過し、所定の強度の緑色及び赤色の二次光を放出するように構成され、生じた３色白色光を放つことが可能になる。一実施形態において、緑色光を放つ少なくとも１種の複合粒子１を含む少なくとも１種の発光材料７、及び青色光源のダウンコンバート時に赤色光を放つ少なくとも１種の複合粒子１を含む少なくとも１種の発光材料７を支持する。この実施形態において、少なくとも１種の発光材料７は、所定の強度の入射青色光を透過し、所定の強度の緑色及び赤色の二次光を放つように構成され、生じた３色白色光を放つことが可能になる。
【１０３１】
一実施形態において、該支持体は、複合粒子１の２つの集団を支持し、第１の集団は、５００ｎｍ〜５６０ｎｍ、より好ましくは、５１５ｎｍ〜５４５ｎｍの最大発光波長を有し、第２の集団は、６００ｎｍ〜２５００ｎｍ、より好ましくは、６１０ｎｍ〜６５０ｎｍの最大発光波長を有する。一実施形態において、該支持体は、複合粒子１の２つの集団を含む少なくとも１種の発光材料７を支持し、第１の集団は、５００ｎｍ〜５６０ｎｍ、より好ましくは、５１５ｎｍ〜５４５ｎｍの最大発光波長を有し、第２の集団は、６００ｎｍ〜２５００ｎｍ、より好ましくは、６１０ｎｍ〜６５０ｎｍの最大発光波長を有する。一実施形態において、該支持体は、複合粒子１の少なくとも１つの集団を含む２つの発光材料７を支持し、第１の集団を含む第１の発光材料７は、５００ｎｍ〜５６０ｎｍ、より好ましくは、５１５ｎｍ〜５４５ｎｍの最大発光波長を有し、第２の集団を含む第２の発光材料７は、６００ｎｍ〜２５００ｎｍ、より好ましくは、６１０ｎｍ〜６５０ｎｍの最大発光波長を有する。
【１０３２】
一実施形態において、該支持体は、複合粒子１の２つの集団を支持し、第１の集団は、９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い半値全幅を有する少なくとも１つの発光ピークを有し、第２の集団は、９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い半値全幅を有する少なくとも１つの発光ピークを有する。一実施形態において、該支持体は、複合粒子１の２つの集団を含む少なくとも１種の発光材料７を支持し、第１の集団は、９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い半値全幅を有する少なくとも１つの発光ピークを有し、第２の集団は、９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い半値全幅を有する少なくとも１つの発光ピークを有する。一実施形態において、該支持体は、複合粒子１の少なくとも１つの集団を各々含む２つの発光材料７を支持し、第１の集団を含む第１の発光材料７は、９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い半値全幅を有する少なくとも１つの発光ピークを有し、第２の集団を含む第２の発光材料７は、９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い半値全幅を有する少なくとも１つの発光ピークを有する。
【１０３３】
一実施形態において、該支持体は、複合粒子１の２つの集団を支持し、第１の集団は、９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い１／４値全幅を有する少なくとも１つの発光ピークを有し、第２の集団は、９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い１／４値全幅を有する少なくとも１つの発光ピークを有する。一実施形態において、該支持体は、複合粒子１の２つの集団を含む少なくとも１種の発光材料７を支持し、第１の集団は、９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い１／４値全幅を有する少なくとも１つの発光ピークを有し、第２の集団は、９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い１／４値全幅を有する少なくとも１つの発光ピークを有する。一実施形態において、該支持体は、複合粒子１の少なくとも１つの集団を各々含む２つの発光材料７を支持し、第１の集団を含む第１の発光材料７は、９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い１／４値全幅を有する少なくとも１つの発光ピークを有し、第２の集団を含む第２の発光材料７は、９０ｎｍ、８０ｎｍ、７０ｎｍ、６０ｎｍ、５０ｎｍ、４０ｎｍ、３０ｎｍ、２５ｎｍ、２０ｎｍ、１５ｎｍ、又は１０ｎｍよりも低い１／４値全幅を有する少なくとも１つの発光ピークを有する。
【１０３４】
一実施形態において、支持体上の少なくとも１種の複合粒子１及び／又は少なくとも１種の発光材料７は、多層系に封入されている。一実施形態において、該多層システムは、少なくとも２つ、少なくとも３つの層を含む。
【１０３５】
一実施形態において、該多層システムは、さらに少なくとも１つの補助層を含み得る。
【１０３６】
一実施形態によれば、該補助層は、２００ｎｍ〜５０μｍ、２００ｎｍ〜１０μｍ、２００ｎｍ〜２５００ｎｍ、２００ｎｍ〜２０００ｎｍ、２００ｎｍ〜１５００ｎｍ、２００ｎｍ〜１０００ｎｍ、２００ｎｍ〜８００ｎｍ、４００ｎｍ〜７００ｎｍ、４００ｎｍ〜６００ｎｍ、又は４００ｎｍ〜４７０ｎｍの波長で光学的に透明である。この実施形態において、該補助層はいかなる光も吸収せず、複合粒子１及び／又は発光材料７が全ての入射光を吸収するのを可能にする。
【１０３７】
一実施形態によれば、該補助層は、酸素分子、オゾン、水及び／若しくは高温から、少なくとも１種の複合粒子１の化学的及び物理的特性の劣化を制限又は防止する。一実施形態によれば、該補助層は、酸素分子、オゾン、水及び／若しくは高温から少なくとも１種の発光材料７を保護する。
【１０３８】
一実施形態によれば、該補助層は、熱伝導性である。
【１０３９】
一実施形態によれば、該補助層は、０．１〜４５０Ｗ／（ｍ．Ｋ）、好ましくは、１〜２００Ｗ／（ｍ．Ｋ）、より好ましくは、１０〜１５０Ｗ／（ｍ．Ｋ）の範囲の標準的な条件での熱伝導性を有する。
【１０４０】
一実施形態によれば、該補助層は、少なくとも０．１Ｗ／（ｍ．Ｋ）、０．２Ｗ／（ｍ．Ｋ）、０．３Ｗ／（ｍ．Ｋ）、０．４Ｗ／（ｍ．Ｋ）、０．５Ｗ／（ｍ．Ｋ）、０．６Ｗ／（ｍ．Ｋ）、０．７Ｗ／（ｍ．Ｋ）、０．８Ｗ／（ｍ．Ｋ）、０．９Ｗ／（ｍ．Ｋ）、１Ｗ／（ｍ．Ｋ）、１．１Ｗ／（ｍ．Ｋ）、１．２Ｗ／（ｍ．Ｋ）、１．３Ｗ／（ｍ．Ｋ）、１．４Ｗ／（ｍ．Ｋ）、１．５Ｗ／（ｍ．Ｋ）、１．６Ｗ／（ｍ．Ｋ）、１．７Ｗ／（ｍ．Ｋ）、１．８Ｗ／（ｍ．Ｋ）、１．９Ｗ／（ｍ．Ｋ）、２Ｗ／（ｍ．Ｋ）、２．１Ｗ／（ｍ．Ｋ）、２．２Ｗ／（ｍ．Ｋ）、２．３Ｗ／（ｍ．Ｋ）、２．４Ｗ／（ｍ．Ｋ）、２．５Ｗ／（ｍ．Ｋ）、２．６Ｗ／（ｍ．Ｋ）、２．７Ｗ／（ｍ．Ｋ）、２．８Ｗ／（ｍ．Ｋ）、２．９Ｗ／（ｍ．Ｋ）、３Ｗ／（ｍ．Ｋ）、３．１Ｗ／（ｍ．Ｋ）、３．２Ｗ／（ｍ．Ｋ）、３．３Ｗ／（ｍ．Ｋ）、３．４Ｗ／（ｍ．Ｋ）、３．５Ｗ／（ｍ．Ｋ）、３．６Ｗ／（ｍ．Ｋ）、３．７Ｗ／（ｍ．Ｋ）、３．８Ｗ／（ｍ．Ｋ）、３．９Ｗ／（ｍ．Ｋ）、４Ｗ／（ｍ．Ｋ）、４．１Ｗ／（ｍ．Ｋ）、４．２Ｗ／（ｍ．Ｋ）、４．３Ｗ／（ｍ．Ｋ）、４．４Ｗ／（ｍ．Ｋ）、４．５Ｗ／（ｍ．Ｋ）、４．６Ｗ／（ｍ．Ｋ）、４．７Ｗ／（ｍ．Ｋ）、４．８Ｗ／（ｍ．Ｋ）、４．９Ｗ／（ｍ．Ｋ）、５Ｗ／（ｍ．Ｋ）、５．１Ｗ／（ｍ．Ｋ）、５．２Ｗ／（ｍ．Ｋ）、５．３Ｗ／（ｍ．Ｋ）、５．４Ｗ／（ｍ．Ｋ）、５．５Ｗ／（ｍ．Ｋ）、５．６Ｗ／（ｍ．Ｋ）、５．７Ｗ／（ｍ．Ｋ）、５．８Ｗ／（ｍ．Ｋ）、５．９Ｗ／（ｍ．Ｋ）、６Ｗ／（ｍ．Ｋ）、６．１Ｗ／（ｍ．Ｋ）、６．２Ｗ／（ｍ．Ｋ）、６．３Ｗ／（ｍ．Ｋ）、６．４Ｗ／（ｍ．Ｋ）、６．５Ｗ／（ｍ．Ｋ）、６．６Ｗ／（ｍ．Ｋ）、６．７Ｗ／（ｍ．Ｋ）、６．８Ｗ／（ｍ．Ｋ）、６．９Ｗ／（ｍ．Ｋ）、７Ｗ／（ｍ．Ｋ）、７．１Ｗ／（ｍ．Ｋ）、７．２Ｗ／（ｍ．Ｋ）、７．３Ｗ／（ｍ．Ｋ）、７．４Ｗ／（ｍ．Ｋ）、７．５Ｗ／（ｍ．Ｋ）、７．６Ｗ／（ｍ．Ｋ）、７．７Ｗ／（ｍ．Ｋ）、７．８Ｗ／（ｍ．Ｋ）、７．９Ｗ／（ｍ．Ｋ）、８Ｗ／（ｍ．Ｋ）、８．１Ｗ／（ｍ．Ｋ）、８．２Ｗ／（ｍ．Ｋ）、８．３Ｗ／（ｍ．Ｋ）、８．４Ｗ／（ｍ．Ｋ）、８．５Ｗ／（ｍ．Ｋ）、８．６Ｗ／（ｍ．Ｋ）、８．７Ｗ／（ｍ．Ｋ）、８．８Ｗ／（ｍ．Ｋ）、８．９Ｗ／（ｍ．Ｋ）、９Ｗ／（ｍ．Ｋ）、９．１Ｗ／（ｍ．Ｋ）、９．２Ｗ／（ｍ．Ｋ）、９．３Ｗ／（ｍ．Ｋ）、９．４Ｗ／（ｍ．Ｋ）、９．５Ｗ／（ｍ．Ｋ）、９．６Ｗ／（ｍ．Ｋ）、９．７Ｗ／（ｍ．Ｋ）、９．８Ｗ／（ｍ．Ｋ）、９．９Ｗ／（ｍ．Ｋ）、１０Ｗ／（ｍ．Ｋ）、１０．１／（ｍ．Ｋ）、１０．２Ｗ／（ｍ．Ｋ）、１０．３Ｗ／（ｍ．Ｋ）、１０．４Ｗ／（ｍ．Ｋ）、１０．５Ｗ／（ｍ．Ｋ）、１０．６Ｗ／（ｍ．Ｋ）、１０．７Ｗ／（ｍ．Ｋ）、１０．８Ｗ／（ｍ．Ｋ）、１０．９Ｗ／（ｍ．Ｋ）、１１Ｗ／（ｍ．Ｋ）、１１．１Ｗ／（ｍ．Ｋ）、１１．２Ｗ／（ｍ．Ｋ）、１１．３Ｗ／（ｍ．Ｋ）、１１．４Ｗ／（ｍ．Ｋ）、１１．５Ｗ／（ｍ．Ｋ）、１１．６Ｗ／（ｍ．Ｋ）、１１．７Ｗ／（ｍ．Ｋ）、１１．８Ｗ／（ｍ．Ｋ）、１１．９Ｗ／（ｍ．Ｋ）、１２Ｗ／（ｍ．Ｋ）、１２．１Ｗ／（ｍ．Ｋ）、１２．２Ｗ／（ｍ．Ｋ）、１２．３Ｗ／（ｍ．Ｋ）、１２．４Ｗ／（ｍ．Ｋ）、１２．５Ｗ／（ｍ．Ｋ）、１２．６Ｗ／（ｍ．Ｋ）、１２．７Ｗ／（ｍ．Ｋ）、１２．８Ｗ／（ｍ．Ｋ）、１２．９Ｗ／（ｍ．Ｋ）、１３Ｗ／（ｍ．Ｋ）、１３．１Ｗ／（ｍ．Ｋ）、１３．２Ｗ／（ｍ．Ｋ）、１３．３Ｗ／（ｍ．Ｋ）、１３．４Ｗ／（ｍ．Ｋ）、１３．５Ｗ／（ｍ．Ｋ）、１３．６Ｗ／（ｍ．Ｋ）、１３．７Ｗ／（ｍ．Ｋ）、１３．８Ｗ／（ｍ．Ｋ）、１３．９Ｗ／（ｍ．Ｋ）、１４Ｗ／（ｍ．Ｋ）、１４．１Ｗ／（ｍ．Ｋ）、１４．２Ｗ／（ｍ．Ｋ）、１４．３Ｗ／（ｍ．Ｋ）、１４．４Ｗ／（ｍ．Ｋ）、１４．５Ｗ／（ｍ．Ｋ）、１４．６Ｗ／（ｍ．Ｋ）、１４．７Ｗ／（ｍ．Ｋ）、１４．８Ｗ／（ｍ．Ｋ）、１４．９Ｗ／（ｍ．Ｋ）、１５Ｗ／（ｍ．Ｋ）、１５．１Ｗ／（ｍ．Ｋ）、１５．２Ｗ／（ｍ．Ｋ）、１５．３Ｗ／（ｍ．Ｋ）、１５．４Ｗ／（ｍ．Ｋ）、１５．５Ｗ／（ｍ．Ｋ）、１５．６Ｗ／（ｍ．Ｋ）、１５．７Ｗ／（ｍ．Ｋ）、１５．８Ｗ／（ｍ．Ｋ）、１５．９Ｗ／（ｍ．Ｋ）、１６Ｗ／（ｍ．Ｋ）、１６．１Ｗ／（ｍ．Ｋ）、１６．２Ｗ／（ｍ．Ｋ）、１６．３Ｗ／（ｍ．Ｋ）、１６．４Ｗ／（ｍ．Ｋ）、１６．５Ｗ／（ｍ．Ｋ）、１６．６Ｗ／（ｍ．Ｋ）、１６．７Ｗ／（ｍ．Ｋ）、１６．８Ｗ／（ｍ．Ｋ）、１６．９Ｗ／（ｍ．Ｋ）、１７Ｗ／（ｍ．Ｋ）、１７．１Ｗ／（ｍ．Ｋ）、１７．２Ｗ／（ｍ．Ｋ）、１７．３Ｗ／（ｍ．Ｋ）、１７．４Ｗ／（ｍ．Ｋ）、１７．５Ｗ／（ｍ．Ｋ）、１７．６Ｗ／（ｍ．Ｋ）、１７．７Ｗ／（ｍ．Ｋ）、１７．８Ｗ／（ｍ．Ｋ）、１７．９Ｗ／（ｍ．Ｋ）、１８Ｗ／（ｍ．Ｋ）、１８．１Ｗ／（ｍ．Ｋ）、１８．２Ｗ／（ｍ．Ｋ）、１８．３Ｗ／（ｍ．Ｋ）、１８．４Ｗ／（ｍ．Ｋ）、１８．５Ｗ／（ｍ．Ｋ）、１８．６Ｗ／（ｍ．Ｋ）、１８．７Ｗ／（ｍ．Ｋ）、１８．８Ｗ／（ｍ．Ｋ）、１８．９Ｗ／（ｍ．Ｋ）、１９Ｗ／（ｍ．Ｋ）、１９．１Ｗ／（ｍ．Ｋ）、１９．２Ｗ／（ｍ．Ｋ）、１９．３Ｗ／（ｍ．Ｋ）、１９．４Ｗ／（ｍ．Ｋ）、１９．５Ｗ／（ｍ．Ｋ）、１９．６Ｗ／（ｍ．Ｋ）、１９．７Ｗ／（ｍ．Ｋ）、１９．８Ｗ／（ｍ．Ｋ）、１９．９Ｗ／（ｍ．Ｋ）、２０Ｗ／（ｍ．Ｋ）、２０．１Ｗ／（ｍ．Ｋ）、２０．２Ｗ／（ｍ．Ｋ）、２０．３Ｗ／（ｍ．Ｋ）、２０．４Ｗ／（ｍ．Ｋ）、２０．５Ｗ／（ｍ．Ｋ）、２０．６Ｗ／（ｍ．Ｋ）、２０．７Ｗ／（ｍ．Ｋ）、２０．８Ｗ／（ｍ．Ｋ）、２０．９Ｗ／（ｍ．Ｋ）、２１Ｗ／（ｍ．Ｋ）、２１．１Ｗ／（ｍ．Ｋ）、２１．２Ｗ／（ｍ．Ｋ）、２１．３Ｗ／（ｍ．Ｋ）、２１．４Ｗ／（ｍ．Ｋ）、２１．５Ｗ／（ｍ．Ｋ）、２１．６Ｗ／（ｍ．Ｋ）、２１．７Ｗ／（ｍ．Ｋ）、２１．８Ｗ／（ｍ．Ｋ）、２１．９Ｗ／（ｍ．Ｋ）、２２Ｗ／（ｍ．Ｋ）、２２．１Ｗ／（ｍ．Ｋ）、２２．２Ｗ／（ｍ．Ｋ）、２２．３Ｗ／（ｍ．Ｋ）、２２．４Ｗ／（ｍ．Ｋ）、２２．５Ｗ／（ｍ．Ｋ）、２２．６Ｗ／（ｍ．Ｋ）、２２．７Ｗ／（ｍ．Ｋ）、２２．８Ｗ／（ｍ．Ｋ）、２２．９Ｗ／（ｍ．Ｋ）、２３Ｗ／（ｍ．Ｋ）、２３．１Ｗ／（ｍ．Ｋ）、２３．２Ｗ／（ｍ．Ｋ）、２３．３Ｗ／（ｍ．Ｋ）、２３．４Ｗ／（ｍ．Ｋ）、２３．５Ｗ／（ｍ．Ｋ）、２３．６Ｗ／（ｍ．Ｋ）、２３．７Ｗ／（ｍ．Ｋ）、２３．８Ｗ／（ｍ．Ｋ）、２３．９Ｗ／（ｍ．Ｋ）、２４Ｗ／（ｍ．Ｋ）、２４．１Ｗ／（ｍ．Ｋ）、２４．２Ｗ／（ｍ．Ｋ）、２４．３Ｗ／（ｍ．Ｋ）、２４．４Ｗ／（ｍ．Ｋ）、２４．５Ｗ／（ｍ．Ｋ）、２４．６Ｗ／（ｍ．Ｋ）、２４．７Ｗ／（ｍ．Ｋ）、２４．８Ｗ／（ｍ．Ｋ）、２４．９Ｗ／（ｍ．Ｋ）、２５Ｗ／（ｍ．Ｋ）、３０Ｗ／（ｍ．Ｋ）、４０Ｗ／（ｍ．Ｋ）、５０Ｗ／（ｍ．Ｋ）、６０Ｗ／（ｍ．Ｋ）、７０Ｗ／（ｍ．Ｋ）、８０Ｗ／（ｍ．Ｋ）、９０Ｗ／（ｍ．Ｋ）、１００Ｗ／（ｍ．Ｋ）、１１０Ｗ／（ｍ．Ｋ）、１２０Ｗ／（ｍ．Ｋ）、１３０Ｗ／（ｍ．Ｋ）、１４０Ｗ／（ｍ．Ｋ）、１５０Ｗ／（ｍ．Ｋ）、１６０Ｗ／（ｍ．Ｋ）、１７０Ｗ／（ｍ．Ｋ）、１８０Ｗ／（ｍ．Ｋ）、１９０Ｗ／（ｍ．Ｋ）、２００Ｗ／（ｍ．Ｋ）、２１０Ｗ／（ｍ．Ｋ）、２２０Ｗ／（ｍ．Ｋ）、２３０Ｗ／（ｍ．Ｋ）、２４０Ｗ／（ｍ．Ｋ）、２５０Ｗ／（ｍ．Ｋ）、２６０Ｗ／（ｍ．Ｋ）、２７０Ｗ／（ｍ．Ｋ）、２８０Ｗ／（ｍ．Ｋ）、２９０Ｗ／（ｍ．Ｋ）、３００Ｗ／（ｍ．Ｋ）、３１０Ｗ／（ｍ．Ｋ）、３２０Ｗ／（ｍ．Ｋ）、３３０Ｗ／（ｍ．Ｋ）、３４０Ｗ／（ｍ．Ｋ）、３５０Ｗ／（ｍ．Ｋ）、３６０Ｗ／（ｍ．Ｋ）、３７０Ｗ／（ｍ．Ｋ）、３８０Ｗ／（ｍ．Ｋ）、３９０Ｗ／（ｍ．Ｋ）、４００Ｗ／（ｍ．Ｋ）、４１０Ｗ／（ｍ．Ｋ）、４２０Ｗ／（ｍ．Ｋ）、４３０Ｗ／（ｍ．Ｋ）、４４０Ｗ／（ｍ．Ｋ）、又は４５０Ｗ／（ｍ．Ｋ）の標準的な条件での熱伝導性を有する。
【１０４１】
一実施形態によれば、該補助層は、ポリマー補助層である。
【１０４２】
一実施形態によれば、該補助層の１以上の成分は、下記又は上記の重合性成分、架橋剤、散乱剤、レオロジー調整剤、充填剤、光開始剤、又は熱開始剤を含み得る。
【１０４３】
一実施形態によれば、該補助層は、散乱粒子を含む。散乱粒子の例には、ＳｉＯ２、ＺｒＯ２、ＺｎＯ、ＭｇＯ、ＳｎＯ２、ＴｉＯ２、Ａｇ、Ａｕ、アルミナ、硫酸バリウム、ＰＴＦＥ、及びチタン酸バリウムなどが含まれるが、これらに限定されない。
【１０４４】
一実施形態において、該補助層は、さらに、熱伝導体粒子を含む。熱伝導体粒子の例には、ＳｉＯ２、ＺｒＯ２、ＺｎＯ、ＭｇＯ、ＳｎＯ２、ＴｉＯ２、ＣａＯ、アルミナ、硫酸バリウム、ＰＴＦＥ、及びチタン酸バリウムなどが含まれるが、これらに限定されない。この実施形態において、該補助層の熱伝導率は高くなる。
【１０４５】
一実施形態によれば、該補助層は、上記のポリマーホスト材料７１を含む。
【１０４６】
一実施形態によれば、該補助層は、上記の無機ホスト材料７１を含む。
【１０４７】
一実施形態において、該補助層は、３０ｎｍ〜１ｃｍ、１００ｎｍ〜１ｍｍ、好ましくは、１００ｎｍ〜５００μｍの厚さを有する。
【１０４８】
一実施形態によれば、該補助層は、少なくとも３０ｎｍ、４０ｎｍ、５０ｎｍ、６０ｎｍ、７０ｎｍ、８０ｎｍ、１００ｎｍ、１１０ｎｍ、１２０ｎｍ、１３０ｎｍ、１４０ｎｍ、１５０ｎｍ、１６０ｎｍ、１７０ｎｍ、１８０ｎｍ、１９０ｎｍ、２００ｎｍ、２１０ｎｍ、２２０ｎｍ、２３０ｎｍ、２４０ｎｍ、２５０ｎｍ、２６０ｎｍ、２７０ｎｍ、２８０ｎｍ、２９０ｎｍ、３００ｎｍ、３５０ｎｍ、４００ｎｍ、４５０ｎｍ、５００ｎｍ、５５０ｎｍ、６００ｎｍ、６５０ｎｍ、７００ｎｍ、７５０ｎｍ、８００ｎｍ、８５０ｎｍ、９００ｎｍ、９５０ｎｍ、１μｍ、１．５μｍ、２．５μｍ、３μｍ、３．５μｍ、４μｍ、４．１μｍ、４．２μｍ、４．３μｍ、４．４μｍ、４．５μｍ、４．６μｍ、４．７μｍ、４．８μｍ、４．９μｍ、５μｍ、５．１μｍ、５．２μｍ、５．３μｍ、５．４μｍ、５．５μｍ、５．５μｍ、５．６μｍ、５．７μｍ、５．８μｍ、５．９μｍ、６μｍ、６．５μｍ、７μｍ、７．５μｍ、８μｍ、８．５μｍ、９μｍ、９．５μｍ、１０μｍ、１０．５μｍ、１１μｍ、１１．５μｍ、１２μｍ、１２．５μｍ、１３μｍ、１３．５μｍ、１４μｍ、１４．５μｍ、１５μｍ、１５．５μｍ、１６μｍ、１６．５μｍ、１７μｍ、１７．５μｍ、１８μｍ、１８．５μｍ、１９μｍ、１９．５μｍ、２０μｍ、２０．５μｍ、２１μｍ、２１．５μｍ、２２μｍ、２２．５μｍ、２３μｍ、２３．５μｍ、２４μｍ、２４．５μｍ、２５μｍ、２５．５μｍ、２６μｍ、２６．５μｍ、２７μｍ、２７．５μｍ、２８μｍ、２８．５μｍ、２９μｍ、２９．５μｍ、３０μｍ、３０．５μｍ、３１μｍ、３１．５μｍ、３２μｍ、３２．５μｍ、３３μｍ、３３．５μｍ、３４μｍ、３４．５μｍ、３５μｍ、３５．５μｍ、３６μｍ、３６．５μｍ、３７μｍ、３７．５μｍ、３８μｍ、３８．５μｍ、３９μｍ、３９．５μｍ、４０μｍ、４０．５μｍ、４１μｍ、４１．５μｍ、４２μｍ、４２．５μｍ、４３μｍ、４３．５μｍ、４４μｍ、４４．５μｍ、４５μｍ、４５．５μｍ、４６μｍ、４６．５μｍ、４７μｍ、４７．５μｍ、４８μｍ、４８．５μｍ、４９μｍ、４９．５μｍ、５０μｍ、５０．５μｍ、５１μｍ、５１．５μｍ、５２μｍ、５２．５μｍ、５３μｍ、５３．５μｍ、５４μｍ、５４．５μｍ、５５μｍ、５５．５μｍ、５６μｍ、５６．５μｍ、５７μｍ、５７．５μｍ、５８μｍ、５８．５μｍ、５９μｍ、５９．５μｍ、６０μｍ、６０．５μｍ、６１μｍ、６１．５μｍ、６２μｍ、６２．５μｍ、６３μｍ、６３．５μｍ、６４μｍ、６４．５μｍ、６５μｍ、６５．５μｍ、６６μｍ、６６．５μｍ、６７μｍ、６７．５μｍ、６８μｍ、６８．５μｍ、６９μｍ、６９．５μｍ、７０μｍ、７０．５μｍ、７１μｍ、７１．５μｍ、７２μｍ、７２．５μｍ、７３μｍ、７３．５μｍ、７４μｍ、７４．５μｍ、７５μｍ、７５．５μｍ、７６μｍ、７６．５μｍ、７７μｍ、７７．５μｍ、７８μｍ、７８．５μｍ、７９μｍ、７９．５μｍ、８０μｍ、８０．５μｍ、８１μｍ、８１．５μｍ、８２μｍ、８２．５μｍ、８３μｍ、８３．５μｍ、８４μｍ、８４．５μｍ、８５μｍ、８５．５μｍ、８６μｍ、８６．５μｍ、８７μｍ、８７．５μｍ、８８μｍ、８８．５μｍ、８９μｍ、８９．５μｍ、９０μｍ、９０．５μｍ、９１μｍ、９１．５μｍ、９２μｍ���９２．５μｍ、９３μｍ、９３．５μｍ、９４μｍ、９４．５μｍ、９５μｍ、９５．５μｍ、９６μｍ、９６．５μｍ、９７μｍ、９７．５μｍ、９８μｍ、９８．５μｍ、９９μｍ、９９．５μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、又は１ｃｍの厚さを有する。
【１０４９】
一実施形態によれば、少なくとも１種の複合粒子１又は少なくとも１種の複合粒子１を含む多層システムは、少なくとも１種の保護層によって覆われている。一実施形態によれば、少なくとも１種の発光材料７又は少なくとも１種の発光材料７を含む多層システムは、少なくとも１種の保護層によって覆われている。
【１０５０】
一実施形態において、少なくとも１種の複合粒子１又は少なくとも１種の複合粒子１を含む多層システムは、少なくとも１種の保護層によって囲まれている。一実施形態において、少なくとも１種の発光材料７又は少なくとも１種の発光材料７を含む多層システムは、少なくとも１種の保護層によって囲まれている。
【１０５１】
一実施形態において、少なくとも１種の複合粒子１又は少なくとも１種の複合粒子１を含む多層システムは、少なくとも１種の補助層によって覆われており、次いで、両方とも、少なくとも１種の保護層によって囲まれている。一実施形態において、少なくとも１種の発光材料７又は少なくとも１種の発光材料７を含む多層システムは、少なくとも１種の補助層によって覆われており、次いで、両方とも、少なくとも１種の保護層によって囲まれている。
【１０５２】
一実施形態において、少なくとも１種の複合粒子１又は少なくとも１種の複合粒子１を含む多層システムは、少なくとも１種の補助層及び／又は少なくとも１種の保護層で覆われている。一実施形態において、少なくとも１種の発光材料７又は少なくとも１種の発光材料７を含む多層システムは、少なくとも１種の補助層によって覆われており、次いで、両方とも、少なくとも１種の補助層及び／又は少なくとも１種の保護層で覆われている。
【１０５３】
一実施形態において、該保護層は、平坦層である。
【１０５４】
一実施形態において、該保護層は、酸素及び／又は水の不透過性層である。この実施形態において、該保護層は、酸化に対する障壁であり、酸素分子及び／若しくは水からの少なくとも１種の複合粒子１及び／又は少なくとも１種の発光材料の化学的並びに物理的特性の劣化を制限又は防止する。
【１０５５】
一実施形態において、該保護層は、酸素及び／又は水の非透過性層である。この実施形態において、該保護層は、酸化に対する障壁であり、酸素分子及び／若しくは水からの少なくとも１種の複合粒子１及び／又は少なくとも１種の発光材料の化学的並びに物理的特性の劣化を制限又は防止する。
【１０５６】
一実施形態によれば、該保護層は、熱伝導性である。
【１０５７】
一実施形態によれば、該保護層は、０．１〜４５０Ｗ／（ｍ．Ｋ）、好ましくは、１〜２００Ｗ／（ｍ．Ｋ）、より好ましくは、１０〜１５０Ｗ／（ｍ．Ｋ）の範囲の標準的な条件での熱伝導性を有する。
【１０５８】
一実施形態によれば、該保護層は、少なくとも０．１Ｗ／（ｍ．Ｋ）、０．２Ｗ／（ｍ．Ｋ）、０．３Ｗ／（ｍ．Ｋ）、０．４Ｗ／（ｍ．Ｋ）、０．５Ｗ／（ｍ．Ｋ）、０．６Ｗ／（ｍ．Ｋ）、０．７Ｗ／（ｍ．Ｋ）、０．８Ｗ／（ｍ．Ｋ）、０．９Ｗ／（ｍ．Ｋ）、１Ｗ／（ｍ．Ｋ）、１．１Ｗ／（ｍ．Ｋ）、１．２Ｗ／（ｍ．Ｋ）、１．３Ｗ／（ｍ．Ｋ）、１．４Ｗ／（ｍ．Ｋ）、１．５Ｗ／（ｍ．Ｋ）、１．６Ｗ／（ｍ．Ｋ）、１．７Ｗ／（ｍ．Ｋ）、１．８Ｗ／（ｍ．Ｋ）、１．９Ｗ／（ｍ．Ｋ）、２Ｗ／（ｍ．Ｋ）、２．１Ｗ／（ｍ．Ｋ）、２．２Ｗ／（ｍ．Ｋ）、２．３Ｗ／（ｍ．Ｋ）、２．４Ｗ／（ｍ．Ｋ）、２．５Ｗ／（ｍ．Ｋ）、２．６Ｗ／（ｍ．Ｋ）、２．７Ｗ／（ｍ．Ｋ）、２．８Ｗ／（ｍ．Ｋ）、２．９Ｗ／（ｍ．Ｋ）、３Ｗ／（ｍ．Ｋ）、３．１Ｗ／（ｍ．Ｋ）、３．２Ｗ／（ｍ．Ｋ）、３．３Ｗ／（ｍ．Ｋ）、３．４Ｗ／（ｍ．Ｋ）、３．５Ｗ／（ｍ．Ｋ）、３．６Ｗ／（ｍ．Ｋ）、３．７Ｗ／（ｍ．Ｋ）、３．８Ｗ／（ｍ．Ｋ）、３．９Ｗ／（ｍ．Ｋ）、４Ｗ／（ｍ．Ｋ）、４．１Ｗ／（ｍ．Ｋ）、４．２Ｗ／（ｍ．Ｋ）、４．３Ｗ／（ｍ．Ｋ）、４．４Ｗ／（ｍ．Ｋ）、４．５Ｗ／（ｍ．Ｋ）、４．６Ｗ／（ｍ．Ｋ）、４．７Ｗ／（ｍ．Ｋ）、４．８Ｗ／（ｍ．Ｋ）、４．９Ｗ／（ｍ．Ｋ）、５Ｗ／（ｍ．Ｋ）、５．１Ｗ／（ｍ．Ｋ）、５．２Ｗ／（ｍ．Ｋ）、５．３Ｗ／（ｍ．Ｋ）、５．４Ｗ／（ｍ．Ｋ）、５．５Ｗ／（ｍ．Ｋ）、５．６Ｗ／（ｍ．Ｋ）、５．７Ｗ／（ｍ．Ｋ）、５．８Ｗ／（ｍ．Ｋ）、５．９Ｗ／（ｍ．Ｋ）、６Ｗ／（ｍ．Ｋ）、６．１Ｗ／（ｍ．Ｋ）、６．２Ｗ／（ｍ．Ｋ）、６．３Ｗ／（ｍ．Ｋ）、６．４Ｗ／（ｍ．Ｋ）、６．５Ｗ／（ｍ．Ｋ）、６．６Ｗ／（ｍ．Ｋ）、６．７Ｗ／（ｍ．Ｋ）、６．８Ｗ／（ｍ．Ｋ）、６．９Ｗ／（ｍ．Ｋ）、７Ｗ／（ｍ．Ｋ）、７．１Ｗ／（ｍ．Ｋ）、７．２Ｗ／（ｍ．Ｋ）、７．３Ｗ／（ｍ．Ｋ）、７．４Ｗ／（ｍ．Ｋ）、７．５Ｗ／（ｍ．Ｋ）、７．６Ｗ／（ｍ．Ｋ）、７．７Ｗ／（ｍ．Ｋ）、７．８Ｗ／（ｍ．Ｋ）、７．９Ｗ／（ｍ．Ｋ）、８Ｗ／（ｍ．Ｋ）、８．１Ｗ／（ｍ．Ｋ）、８．２Ｗ／（ｍ．Ｋ）、８．３Ｗ／（ｍ．Ｋ）、８．４Ｗ／（ｍ．Ｋ）、８．５Ｗ／（ｍ．Ｋ）、８．６Ｗ／（ｍ．Ｋ）、８．７Ｗ／（ｍ．Ｋ）、８．８Ｗ／（ｍ．Ｋ）、８．９Ｗ／（ｍ．Ｋ）、９Ｗ／（ｍ．Ｋ）、９．１Ｗ／（ｍ．Ｋ）、９．２Ｗ／（ｍ．Ｋ）、９．３Ｗ／（ｍ．Ｋ）、９．４Ｗ／（ｍ．Ｋ）、９．５Ｗ／（ｍ．Ｋ）、９．６Ｗ／（ｍ．Ｋ）、９．７Ｗ／（ｍ．Ｋ）、９．８Ｗ／（ｍ．Ｋ）、９．９Ｗ／（ｍ．Ｋ）、１０Ｗ／（ｍ．Ｋ）、１０．１／（ｍ．Ｋ）、１０．２Ｗ／（ｍ．Ｋ）、１０．３Ｗ／（ｍ．Ｋ）、１０．４Ｗ／（ｍ．Ｋ）、１０．５Ｗ／（ｍ．Ｋ）、１０．６Ｗ／（ｍ．Ｋ）、１０．７Ｗ／（ｍ．Ｋ）、１０．８Ｗ／（ｍ．Ｋ）、１０．９Ｗ／（ｍ．Ｋ）、１１Ｗ／（ｍ．Ｋ）、１１．１Ｗ／（ｍ．Ｋ）、１１．２Ｗ／（ｍ．Ｋ）、１１．３Ｗ／（ｍ．Ｋ）、１１．４Ｗ／（ｍ．Ｋ）、１１．５Ｗ／（ｍ．Ｋ）、１１．６Ｗ／（ｍ．Ｋ）、１１．７Ｗ／（ｍ．Ｋ）、１１．８Ｗ／（ｍ．Ｋ）、１１．９Ｗ／（ｍ．Ｋ）、１２Ｗ／（ｍ．Ｋ）、１２．１Ｗ／（ｍ．Ｋ）、１２．２Ｗ／（ｍ．Ｋ）、１２．３Ｗ／（ｍ．Ｋ）、１２．４Ｗ／（ｍ．Ｋ）、１２．５Ｗ／（ｍ．Ｋ）、１２．６Ｗ／（ｍ．Ｋ）、１２．７Ｗ／（ｍ．Ｋ）、１２．８Ｗ／（ｍ．Ｋ）、１２．９Ｗ／（ｍ．Ｋ）、１３Ｗ／（ｍ．Ｋ）、１３．１Ｗ／（ｍ．Ｋ）、１３．２Ｗ／（ｍ．Ｋ）、１３．３Ｗ／（ｍ．Ｋ）、１３．４Ｗ／（ｍ．Ｋ）、１３．５Ｗ／（ｍ．Ｋ）、１３．６Ｗ／（ｍ．Ｋ）、１３．７Ｗ／（ｍ．Ｋ）、１３．８Ｗ／（ｍ．Ｋ）、１３．９Ｗ／（ｍ．Ｋ）、１４Ｗ／（ｍ．Ｋ）、１４．１Ｗ／（ｍ．Ｋ）、１４．２Ｗ／（ｍ．Ｋ）、１４．３Ｗ／（ｍ．Ｋ）、１４．４Ｗ／（ｍ．Ｋ）、１４．５Ｗ／（ｍ．Ｋ）、１４．６Ｗ／（ｍ．Ｋ）、１４．７Ｗ／（ｍ．Ｋ）、１４．８Ｗ／（ｍ．Ｋ）、１４．９Ｗ／（ｍ．Ｋ）、１５Ｗ／（ｍ．Ｋ）、１５．１Ｗ／（ｍ．Ｋ）、１５．２Ｗ／（ｍ．Ｋ）、１５．３Ｗ／（ｍ．Ｋ）、１５．４Ｗ／（ｍ．Ｋ）、１５．５Ｗ／（ｍ．Ｋ）、１５．６Ｗ／（ｍ．Ｋ）、１５．７Ｗ／（ｍ．Ｋ）、１５．８Ｗ／（ｍ．Ｋ）、１５．９Ｗ／（ｍ．Ｋ）、１６Ｗ／（ｍ．Ｋ）、１６．１Ｗ／（ｍ．Ｋ）、１６．２Ｗ／（ｍ．Ｋ）、１６．３Ｗ／（ｍ．Ｋ）、１６．４Ｗ／（ｍ．Ｋ）、１６．５Ｗ／（ｍ．Ｋ）、１６．６Ｗ／（ｍ．Ｋ）、１６．７Ｗ／（ｍ．Ｋ）、１６．８Ｗ／（ｍ．Ｋ）、１６．９Ｗ／（ｍ．Ｋ）、１７Ｗ／（ｍ．Ｋ）、１７．１Ｗ／（ｍ．Ｋ）、１７．２Ｗ／（ｍ．Ｋ）、１７．３Ｗ／（ｍ．Ｋ）、１７．４Ｗ／（ｍ．Ｋ）、１７．５Ｗ／（ｍ．Ｋ）、１７．６Ｗ／（ｍ．Ｋ）、１７．７Ｗ／（ｍ．Ｋ）、１７．８Ｗ／（ｍ．Ｋ）、１７．９Ｗ／（ｍ．Ｋ）、１８Ｗ／（ｍ．Ｋ）、１８．１Ｗ／（ｍ．Ｋ）、１８．２Ｗ／（ｍ．Ｋ）、１８．３Ｗ／（ｍ．Ｋ）、１８．４Ｗ／（ｍ．Ｋ）、１８．５Ｗ／（ｍ．Ｋ）、１８．６Ｗ／（ｍ．Ｋ）、１８．７Ｗ／（ｍ．Ｋ）、１８．８Ｗ／（ｍ．Ｋ）、１８．９Ｗ／（ｍ．Ｋ）、１９Ｗ／（ｍ．Ｋ）、１９．１Ｗ／（ｍ．Ｋ）、１９．２Ｗ／（ｍ．Ｋ）、１９．３Ｗ／（ｍ．Ｋ）、１９．４Ｗ／（ｍ．Ｋ）、１９．５Ｗ／（ｍ．Ｋ）、１９．６Ｗ／（ｍ．Ｋ）、１９．７Ｗ／（ｍ．Ｋ）、１９．８Ｗ／（ｍ．Ｋ）、１９．９Ｗ／（ｍ．Ｋ）、２０Ｗ／（ｍ．Ｋ）、２０．１Ｗ／（ｍ．Ｋ）、２０．２Ｗ／（ｍ．Ｋ）、２０．３Ｗ／（ｍ．Ｋ）、２０．４Ｗ／（ｍ．Ｋ）、２０．５Ｗ／（ｍ．Ｋ）、２０．６Ｗ／（ｍ．Ｋ）、２０．７Ｗ／（ｍ．Ｋ）、２０．８Ｗ／（ｍ．Ｋ）、２０．９Ｗ／（ｍ．Ｋ）、２１Ｗ／（ｍ．Ｋ）、２１．１Ｗ／（ｍ．Ｋ）、２１．２Ｗ／（ｍ．Ｋ）、２１．３Ｗ／（ｍ．Ｋ）、２１．４Ｗ／（ｍ．Ｋ）、２１．５Ｗ／（ｍ．Ｋ）、２１．６Ｗ／（ｍ．Ｋ）、２１．７Ｗ／（ｍ．Ｋ）、２１．８Ｗ／（ｍ．Ｋ）、２１．９Ｗ／（ｍ．Ｋ）、２２Ｗ／（ｍ．Ｋ）、２２．１Ｗ／（ｍ．Ｋ）、２２．２Ｗ／（ｍ．Ｋ）、２２．３Ｗ／（ｍ．Ｋ）、２２．４Ｗ／（ｍ．Ｋ）、２２．５Ｗ／（ｍ．Ｋ）、２２．６Ｗ／（ｍ．Ｋ）、２２．７Ｗ／（ｍ．Ｋ）、２２．８Ｗ／（ｍ．Ｋ）、２２．９Ｗ／（ｍ．Ｋ）、２３Ｗ／（ｍ．Ｋ）、２３．１Ｗ／（ｍ．Ｋ）、２３．２Ｗ／（ｍ．Ｋ）、２３．３Ｗ／（ｍ．Ｋ）、２３．４Ｗ／（ｍ．Ｋ）、２３．５Ｗ／（ｍ．Ｋ）、２３．６Ｗ／（ｍ．Ｋ）、２３．７Ｗ／（ｍ．Ｋ）、２３．８Ｗ／（ｍ．Ｋ）、２３．９Ｗ／（ｍ．Ｋ）、２４Ｗ／（ｍ．Ｋ）、２４．１Ｗ／（ｍ．Ｋ）、２４．２Ｗ／（ｍ．Ｋ）、２４．３Ｗ／（ｍ．Ｋ）、２４．４Ｗ／（ｍ．Ｋ）、２４．５Ｗ／（ｍ．Ｋ）、２４．６Ｗ／（ｍ．Ｋ）、２４．７Ｗ／（ｍ．Ｋ）、２４．８Ｗ／（ｍ．Ｋ）、２４．９Ｗ／（ｍ．Ｋ）、２５Ｗ／（ｍ．Ｋ）、３０Ｗ／（ｍ．Ｋ）、４０Ｗ／（ｍ．Ｋ）、５０Ｗ／（ｍ．Ｋ）、６０Ｗ／（ｍ．Ｋ）、７０Ｗ／（ｍ．Ｋ）、８０Ｗ／（ｍ．Ｋ）、９０Ｗ／（ｍ．Ｋ）、１００Ｗ／（ｍ．Ｋ）、１１０Ｗ／（ｍ．Ｋ）、１２０Ｗ／（ｍ．Ｋ）、１３０Ｗ／（ｍ．Ｋ）、１４０Ｗ／（ｍ．Ｋ）、１５０Ｗ／（ｍ．Ｋ）、１６０Ｗ／（ｍ．Ｋ）、１７０Ｗ／（ｍ．Ｋ）、１８０Ｗ／（ｍ．Ｋ）、１９０Ｗ／（ｍ．Ｋ）、２００Ｗ／（ｍ．Ｋ）、２１０Ｗ／（ｍ．Ｋ）、２２０Ｗ／（ｍ．Ｋ）、２３０Ｗ／（ｍ．Ｋ）、２４０Ｗ／（ｍ．Ｋ）、２５０Ｗ／（ｍ．Ｋ）、２６０Ｗ／（ｍ．Ｋ）、２７０Ｗ／（ｍ．Ｋ）、２８０Ｗ／（ｍ．Ｋ）、２９０Ｗ／（ｍ．Ｋ）、３００Ｗ／（ｍ．Ｋ）、３１０Ｗ／（ｍ．Ｋ）、３２０Ｗ／（ｍ．Ｋ）、３３０Ｗ／（ｍ．Ｋ）、３４０Ｗ／（ｍ．Ｋ）、３５０Ｗ／（ｍ．Ｋ）、３６０Ｗ／（ｍ．Ｋ）、３７０Ｗ／（ｍ．Ｋ）、３８０Ｗ／（ｍ．Ｋ）、３９０Ｗ／（ｍ．Ｋ）、４００Ｗ／（ｍ．Ｋ）、４１０Ｗ／（ｍ．Ｋ）、４２０Ｗ／（ｍ．Ｋ）、４３０Ｗ／（ｍ．Ｋ）、４４０Ｗ／（ｍ．Ｋ）、又は４５０Ｗ／（ｍ．Ｋ）の標準的な条件での熱伝導性を有する。
【１０５９】
一実施形態によれば、該保護層は、ガラス、ＰＥＴ（ポリエチレンテレフタレート）、ＰＤＭＳ（ポリジメチルシロキサン）、ＰＥＳ（ポリエーテルスルホン）、ＰＥＮ（ポリエチレンナフタレート）、ＰＣ（ポリカーボネート）、ＰＩ（ポリイミド）、ＰＮＢ（ポリノルボルネン）、ＰＡＲ（ポリアリレート）、ＰＥＥＫ（ポリエーテルエーテルケトン）、ＰＣＯ（多環式オレフィン）、ＰＶＤＣ（ポリ塩化ビニリデン）、ナイロン、ＩＴＯ（インジウム錫酸化物）、ＦＴＯ（フッ素ドープ酸化錫）、セルロース、Ａｌ２Ｏ３、ＡｌＯｘＮｙ、ＳｉＯｘＣｙ、ＳｉＯ２、ＳｉＯｘ、ＳｉＮｘ、ＳｉＣｘ、ＺｒＯ２、ＴｉＯ２、ＭｇＯ、ＺｎＯ、ＳｎＯ２、セラミック、有機変性セラミック、又はそれらの混合物から作ることができる。
【１０６０】
一実施形態において、該保護層は、ＰＥＣＶＤ（プラズマ化学気相成長法）、ＡＬＤ（原子層堆積）、ＣＶＤ（化学蒸着）、ｉＣＶＤ（イニシエータ化学蒸着）、Ｃａｔ−ＣＶＤ（触媒化学蒸着）によって堆積させることができる。
【１０６１】
一実施形態によれば、該保護層は、散乱粒子を含み得る。散乱粒子の例には、ＳｉＯ２、ＺｒＯ２、ＺｎＯ、ＭｇＯ、ＳｎＯ２、ＴｉＯ２、Ａｇ、Ａｕ、アルミナ、Ａｇ、Ａｕ、硫酸バリウム、ＰＴＦＥ、及びチタン酸バリウムなどが含まれるが、これらに限定されない。
【１０６２】
一実施形態において、該保護層は、さらに、熱伝導体粒子を含む。熱伝導体粒子の例には、ＳｉＯ２、ＺｒＯ２、ＺｎＯ、ＭｇＯ、ＳｎＯ２、ＴｉＯ２、ＣａＯ、アルミナ、硫酸バリウム、ＰＴＦＥ、及びチタン酸バリウムなどが含まれるが、これらに限定されない。この実施形態において、該保護層の熱伝導率は高くなる。
【１０６３】
一実施形態において、該支持体は、基板、ＬＥＤ、ＬＥＤアレイ、器、チューブ、ソーラーパネル、パネル、又は容器であり得る。好ましくは、該支持体は、２００ｎｍ〜５０μｍ、２００ｎｍ〜１０μｍ、２００ｎｍ〜２５００ｎｍ、２００ｎｍ〜２０００ｎｍ、２００ｎｍ〜１５００ｎｍ、２００ｎｍ〜１０００ｎｍ、２００ｎｍ〜８００ｎｍ、４００ｎｍ〜７００ｎｍ、４００ｎｍ〜６００ｎｍ、又は４００ｎｍ〜４７０ｎｍの波長で光学的に透明である。
【１０６４】
本明細書で使用されるＬＥＤは、ＬＥＤ、ＬＥＤチップ５及びマイクロサイズ化ＬＥＤ６を含む。
【１０６５】
一実施形態において、該支持体は、布地、衣類の一部、木材、プラスチック、セラミック、ガラス、鋼、金属、又は任意の活性表面であり得る。
【１０６６】
一実施形態において、活性表面は、相互作用表面である。
【１０６７】
一実施形態において、活性表面は、光電子デバイス、又は表示装置に含まれる運命の表面である。
【１０６８】
一実施形態において、該支持体は反射性である。
【１０６９】
一実施形態において、該支持体は、例えば、アルミニウムのような金属、銀、ガラス、ポリマー又はプラスチックなどの、光を反射することを可能にする材料を含む。
【１０７０】
一実施形態において、該支持体は、熱伝導性である。
【１０７１】
一実施形態によれば、該支持体は、０．５〜４５０Ｗ／（ｍ．Ｋ）、好ましくは、１〜２００Ｗ／（ｍ．Ｋ）、より好ましくは、１０〜１５０Ｗ／（ｍ．Ｋ）の範囲の標準的な条件での熱伝導性を有する。
【１０７２】
一実施形態によれば、該支持体は、少なくとも０．１Ｗ／（ｍ．Ｋ）、０．２Ｗ／（ｍ．Ｋ）、０．３Ｗ／（ｍ．Ｋ）、０．４Ｗ／（ｍ．Ｋ）、０．５Ｗ／（ｍ．Ｋ）、０．６Ｗ／（ｍ．Ｋ）、０．７Ｗ／（ｍ．Ｋ）、０．８Ｗ／（ｍ．Ｋ）、０．９Ｗ／（ｍ．Ｋ）、１Ｗ／（ｍ．Ｋ）、１．１Ｗ／（ｍ．Ｋ）、１．２Ｗ／（ｍ．Ｋ）、１．３Ｗ／（ｍ．Ｋ）、１．４Ｗ／（ｍ．Ｋ）、１．５Ｗ／（ｍ．Ｋ）、１．６Ｗ／（ｍ．Ｋ）、１．７Ｗ／（ｍ．Ｋ）、１．８Ｗ／（ｍ．Ｋ）、１．９Ｗ／（ｍ．Ｋ）、２Ｗ／（ｍ．Ｋ）、２．１Ｗ／（ｍ．Ｋ）、２．２Ｗ／（ｍ．Ｋ）、２．３Ｗ／（ｍ．Ｋ）、２．４Ｗ／（ｍ．Ｋ）、２．５Ｗ／（ｍ．Ｋ）、２．６Ｗ／（ｍ．Ｋ）、２．７Ｗ／（ｍ．Ｋ）、２．８Ｗ／（ｍ．Ｋ）、２．９Ｗ／（ｍ．Ｋ）、３Ｗ／（ｍ．Ｋ）、３．１Ｗ／（ｍ．Ｋ）、３．２Ｗ／（ｍ．Ｋ）、３．３Ｗ／（ｍ．Ｋ）、３．４Ｗ／（ｍ．Ｋ）、３．５Ｗ／（ｍ．Ｋ）、３．６Ｗ／（ｍ．Ｋ）、３．７Ｗ／（ｍ．Ｋ）、３．８Ｗ／（ｍ．Ｋ）、３．９Ｗ／（ｍ．Ｋ）、４Ｗ／（ｍ．Ｋ）、４．１Ｗ／（ｍ．Ｋ）、４．２Ｗ／（ｍ．Ｋ）、４．３Ｗ／（ｍ．Ｋ）、４．４Ｗ／（ｍ．Ｋ）、４．５Ｗ／（ｍ．Ｋ）、４．６Ｗ／（ｍ．Ｋ）、４．７Ｗ／（ｍ．Ｋ）、４．８Ｗ／（ｍ．Ｋ）、４．９Ｗ／（ｍ．Ｋ）、５Ｗ／（ｍ．Ｋ）、５．１Ｗ／（ｍ．Ｋ）、５．２Ｗ／（ｍ．Ｋ）、５．３Ｗ／（ｍ．Ｋ）、５．４Ｗ／（ｍ．Ｋ）、５．５Ｗ／（ｍ．Ｋ）、５．６Ｗ／（ｍ．Ｋ）、５．７Ｗ／（ｍ．Ｋ）、５．８Ｗ／（ｍ．Ｋ）、５．９Ｗ／（Ｍ．Ｋ）、６Ｗ／（ｍ．Ｋ）、６．１Ｗ／（ｍ．Ｋ）、６．２Ｗ／（ｍ．Ｋ）、６．３Ｗ／（ｍ．Ｋ）、６．４Ｗ／（ｍ．Ｋ）、６．５Ｗ／（ｍ．Ｋ）、６．６Ｗ／（ｍ．Ｋ）、６．７Ｗ／（ｍ．Ｋ）、６．８Ｗ／（ｍ．Ｋ）、６．９Ｗ／（ｍ．Ｋ）、７Ｗ／（ｍ．Ｋ）、７．１Ｗ／（ｍ．Ｋ）、７．２Ｗ／（ｍ．Ｋ）、７．３Ｗ／（ｍ．Ｋ）、７．４Ｗ／（ｍ．Ｋ）、７．５Ｗ／（ｍ．Ｋ）、７．６Ｗ／（ｍ．Ｋ）、７．７Ｗ／（ｍ．Ｋ）、７．８Ｗ／（ｍ．Ｋ）、７．９Ｗ／（ｍ．Ｋ）、８Ｗ／（ｍ．Ｋ）、８．１Ｗ／（ｍ．Ｋ）、８．２Ｗ／（ｍ．Ｋ）、８．３Ｗ／（ｍ．Ｋ）、８．４Ｗ／（ｍ．Ｋ）、８．５Ｗ／（ｍ．Ｋ）、８．６Ｗ／（ｍ．Ｋ）、８．７Ｗ／（ｍ．Ｋ）、８．８Ｗ／（ｍ．Ｋ）、８．９Ｗ／（Ｍ．Ｋ）、９Ｗ／（ｍ．Ｋ）、９．１Ｗ／（ｍ．Ｋ）、９．２Ｗ／（ｍ．Ｋ）、９．３Ｗ／（ｍ．Ｋ）、９．４Ｗ／（ｍ．Ｋ）、９．５Ｗ／（ｍ．Ｋ）、９．６Ｗ／（ｍ．Ｋ）、９．７Ｗ／（ｍ．Ｋ）、９．８Ｗ／（ｍ．Ｋ）、９．９Ｗ／（ｍ．Ｋ）、１０Ｗ／（ｍ．Ｋ）、１０．１Ｗ／（ｍ．Ｋ）、１０．２Ｗ／（ｍ．Ｋ）、１０．３Ｗ／（ｍ．Ｋ）、１０．４Ｗ／（ｍ．Ｋ）、１０．５Ｗ／（ｍ．Ｋ）、１０．６Ｗ／（ｍ．Ｋ）、１０．７Ｗ／（ｍ．Ｋ）、１０．８Ｗ／（ｍ．Ｋ）、１０．９Ｗ／（ｍ．Ｋ）、１１Ｗ／（ｍ．Ｋ）、１１．１Ｗ／（ｍ．Ｋ）、１１．２Ｗ／（ｍ．Ｋ）、１１．３Ｗ／（ｍ．Ｋ）、１１．４Ｗ／（ｍ．Ｋ）、１１．５Ｗ／（ｍ．Ｋ）、１１．６Ｗ／（ｍ．Ｋ）、１１．７Ｗ／（ｍ．Ｋ）、１１．８Ｗ／（ｍ．Ｋ）、１１．９Ｗ／（ｍ．Ｋ）、１２Ｗ／（ｍ．Ｋ）、１２．１Ｗ／（ｍ．Ｋ）、１２．２Ｗ／（ｍ．Ｋ）、１２．３Ｗ／（ｍ．Ｋ）、１２．４Ｗ／（ｍ．Ｋ）、１２．５Ｗ／（ｍ．Ｋ）、１２．６Ｗ／（ｍ．Ｋ）、１２．７Ｗ／（ｍ．Ｋ）、１２．８Ｗ／（ｍ．Ｋ）、１２．９Ｗ／（ｍ．Ｋ）、１３Ｗ／（ｍ．Ｋ）、１３．１Ｗ／（ｍ．Ｋ）、１３．２Ｗ／（ｍ．Ｋ）、１３．３Ｗ／（ｍ．Ｋ）、１３．４Ｗ／（ｍ．Ｋ）、１３．５Ｗ／（ｍ．Ｋ）、１３．６Ｗ／（ｍ．Ｋ）、１３．７Ｗ／（ｍ．Ｋ）、１３．８Ｗ／（ｍ．Ｋ）、１３．９Ｗ／（ｍ．Ｋ）、１４Ｗ／（ｍ．Ｋ）、１４．１Ｗ／（ｍ．Ｋ）、１４．２Ｗ／（ｍ．Ｋ）、１４．３Ｗ／（ｍ．Ｋ）、１４．４Ｗ／（ｍ．Ｋ）、１４．５Ｗ／（ｍ．Ｋ）、１４．６Ｗ／（ｍ．Ｋ）、１４．７Ｗ／（ｍ．Ｋ）、１４．８Ｗ／（ｍ．Ｋ）、１４．９Ｗ／（ｍ．Ｋ）、１５Ｗ／（ｍ．Ｋ）、１５．１Ｗ／（ｍ．Ｋ）、１５．２Ｗ／（ｍ．Ｋ）、１５．３Ｗ／（ｍ．Ｋ）、１５．４Ｗ／（ｍ．Ｋ）、１５．５Ｗ／（ｍ．Ｋ）、１５．６Ｗ／（ｍ．Ｋ）、１５．７Ｗ／（ｍ．Ｋ）、１５．８Ｗ／（ｍ．Ｋ）、１５．９Ｗ／（ｍ．Ｋ）、１６Ｗ／（ｍ．Ｋ）、１６．１Ｗ／（ｍ．Ｋ）、１６．２Ｗ／（ｍ．Ｋ）、１６．３Ｗ／（ｍ．Ｋ)、１６．４Ｗ／（ｍ．Ｋ)、１６．５Ｗ／（ｍ．Ｋ)、１６．６Ｗ／（ｍ．Ｋ)、１６．７Ｗ／（ｍ．Ｋ)、１６．８Ｗ／（ｍ．Ｋ)、１６．９Ｗ／（ｍ．Ｋ)、１７Ｗ／（ｍ．Ｋ)、１７．１Ｗ／（ｍ．Ｋ)、１７．２Ｗ／（ｍ．Ｋ)、１７．３Ｗ／（ｍ．Ｋ)、１７．４Ｗ／（ｍ．Ｋ)、１７．５Ｗ／（ｍ．Ｋ)、１７．６Ｗ／（ｍ．Ｋ)、１７．７Ｗ／（ｍ．Ｋ)、１７．８Ｗ／（ｍ．Ｋ)、１７．９Ｗ／（ｍ．Ｋ)、１８Ｗ／（ｍ．Ｋ)、１８．１Ｗ／（ｍ．Ｋ)、１８．２Ｗ／（ｍ．Ｋ)、１８．３Ｗ／（ｍ．Ｋ)、１８．４Ｗ／（ｍ．Ｋ)、１８．５Ｗ／（ｍ．Ｋ)、１８．６Ｗ／（ｍ．Ｋ)、１８．７Ｗ／（ｍ．Ｋ)、１８．８Ｗ／（ｍ．Ｋ)、１８．９Ｗ／（ｍ．Ｋ)、１９Ｗ／（ｍ．Ｋ)、１９．１Ｗ／（ｍ．Ｋ)、１９．２Ｗ／（ｍ．Ｋ)、１９．３Ｗ／（ｍ．Ｋ)、１９．４Ｗ／（ｍ．Ｋ)、１９．５Ｗ／（ｍ．Ｋ)、１９．６Ｗ／（ｍ．Ｋ)、１９．７Ｗ／（ｍ．Ｋ)、１９．８Ｗ／（ｍ．Ｋ)、１９．９Ｗ／（ｍ．Ｋ)、２０Ｗ／（ｍ．Ｋ)、２０．１Ｗ／（ｍ．Ｋ)、２０．２Ｗ／（ｍ．Ｋ)、２０．３Ｗ／（ｍ．Ｋ)、２０．４Ｗ／（ｍ．Ｋ)、２０．５Ｗ／（ｍ．Ｋ)、２０．６Ｗ／（ｍ．Ｋ)、２０．７Ｗ／（ｍ．Ｋ)、２０．８Ｗ／（ｍ．Ｋ)、２０．９Ｗ／（ｍ．Ｋ)、２１Ｗ／（ｍ．Ｋ)、２１．１Ｗ／（ｍ．Ｋ)、２１．２Ｗ／（ｍ．Ｋ)、２１．３Ｗ／（ｍ．Ｋ)、２１．４Ｗ／（ｍ．Ｋ)、２１．５Ｗ／（ｍ．Ｋ)、２１．６Ｗ／（ｍ．Ｋ)、２１．７Ｗ／（ｍ．Ｋ)、２１．８Ｗ／（ｍ．Ｋ)、２１．９Ｗ／（ｍ．Ｋ)、２２Ｗ／（ｍ．Ｋ)、２２．１Ｗ／（ｍ．Ｋ)、２２．２Ｗ／（ｍ．Ｋ)、２２．３Ｗ／（ｍ．Ｋ)、２２．４Ｗ／（ｍ．Ｋ)、２２．５Ｗ／（ｍ．Ｋ)、２２．６Ｗ／（ｍ．Ｋ)、２２．７Ｗ／（ｍ．Ｋ)、２２．８Ｗ／（ｍ．Ｋ)、２２．９Ｗ／（ｍ．Ｋ)、２３Ｗ／（ｍ．Ｋ)、２３．１Ｗ／（ｍ．Ｋ)、２３．２Ｗ／（ｍ．Ｋ)、２３．３Ｗ／（ｍ．Ｋ)、２３．４Ｗ／（ｍ．Ｋ)、２３．５Ｗ／（ｍ．Ｋ)、２３．６Ｗ／（ｍ．Ｋ)、２３．７Ｗ／（ｍ．Ｋ)、２３．８Ｗ／（ｍ．Ｋ)、２３．９Ｗ／（ｍ．Ｋ)、２４Ｗ／（ｍ．Ｋ)、２４．１Ｗ／（ｍ．Ｋ)、２４．２Ｗ／（ｍ．Ｋ)、２４．３Ｗ���（ｍ．Ｋ)、２４．４Ｗ／（ｍ．Ｋ)、２４．５Ｗ／（ｍ．Ｋ)、２４．６Ｗ／（ｍ．Ｋ)、２４．７Ｗ／（ｍ．Ｋ)、２４．８Ｗ／（ｍ．Ｋ)、２４．９Ｗ／（ｍ．Ｋ)、２５Ｗ／（ｍ．Ｋ)、３０Ｗ／（ｍ．Ｋ)、４０Ｗ／（ｍ．Ｋ)、５０Ｗ／（ｍ．Ｋ)、６０Ｗ／（ｍ．Ｋ)、７０Ｗ／（ｍ．Ｋ)、８０Ｗ／（ｍ．Ｋ)、９０Ｗ／（ｍ．Ｋ)、１００Ｗ／（ｍ．Ｋ)、１１０Ｗ／（ｍ．Ｋ)、１２０Ｗ／（ｍ．Ｋ)、１３０Ｗ／（ｍ．Ｋ)、１４０Ｗ／（ｍ．Ｋ)、１５０Ｗ／（ｍ．Ｋ)、１６０Ｗ／（ｍ．Ｋ)、１７０Ｗ／（ｍ．Ｋ)、１８０Ｗ／（ｍ．Ｋ)、１９０Ｗ／（ｍ．Ｋ)、２００Ｗ／（ｍ．Ｋ)、２１０Ｗ／（ｍ．Ｋ)、２２０Ｗ／（ｍ．Ｋ)、２３０Ｗ／（ｍ．Ｋ)、２４０Ｗ／（ｍ．Ｋ)、２５０Ｗ／（ｍ．Ｋ)、２６０Ｗ／（ｍ．Ｋ)、２７０Ｗ／（ｍ．Ｋ)、２８０Ｗ／（ｍ．Ｋ)、２９０Ｗ／（ｍ．Ｋ)、３００Ｗ／（ｍ．Ｋ)、３１０Ｗ／（ｍ．Ｋ)、３２０Ｗ／（ｍ．Ｋ)、３３０Ｗ／（ｍ．Ｋ)、３４０Ｗ／（ｍ．Ｋ)、３５０Ｗ／（ｍ．Ｋ)、３６０Ｗ／（ｍ．Ｋ)、３７０Ｗ／（ｍ．Ｋ)、３８０Ｗ／（ｍ．Ｋ)、３９０Ｗ／（ｍ．Ｋ)、４００Ｗ／（ｍ．Ｋ)、４１０Ｗ／（ｍ．Ｋ)、４２０Ｗ／（ｍ．Ｋ)、４３０Ｗ／（ｍ．Ｋ)、４４０Ｗ／（ｍ．Ｋ)、又は４５０Ｗ／（ｍ．Ｋ)の標準的な条件での熱伝導性を有する。
【１０７３】
一実施形態によれば、該基板は、ＧａＮ、ＧａＳｂ、ＧａＡｓ、ＧａＡｓＰ、ＧａＰ、ＩｎＰ、ＳｉＧｅ、ＩｎＧａＮ、ＧａＡｌＮ、ＧａＡｌＰＮ、ＡｌＮ、ＡｌＧａＡｓ、ＡｌＧａＰ、ＡｌＧａＩｎＰ、ＡｌＧａＮ、ＡｌＧａＩｎＮ、ＺｎＳｅ、Ｓｉ、ＳｉＣ、ダイヤモンド、窒化ホウ素を含む。
【１０７４】
一実施形態によれば、該基板は、Ａｕ、Ａｇ、Ｐｔ、Ｒｕ、Ｎｉ、Ｃｏ、Ｃｒ、Ｃｕ、Ｓｎ、Ｒｈ、Ｐｄ、Ｍｎ、Ｔｉ又はそれらの混合物を含む。
【１０７５】
一実施形態によれば、該基板は、酸化ケイ素、酸化アルミニウム、酸化チタン、酸化銅、酸化鉄、酸化銀、酸化鉛、酸化カルシウム、酸化マグネシウム、酸化亜鉛、酸化錫、酸化ベリリウム、酸化ジルコニウム、酸化ニオブ、酸化セリウム、酸化イリジウム、酸化スカンジウム、酸化ニッケル、酸化ナトリウム、酸化バリウム、酸化カリウム、酸化バナジウム、酸化テルル、酸化マンガン、酸化ホウ素、酸化リン、酸化ゲルマニウム、酸化オスミウム、酸化レニウム、酸化白金、酸化ヒ素、酸化タンタル、酸化リチウム、酸化ストロンチウム、酸化イットリウム、酸化ハフニウム、酸化タングステン、酸化モリブデン、酸化クロム、酸化テクネチウム、酸化ロジウム、酸化ルテニウム、酸化コバルト、酸化パラジウム、酸化カドミウム、酸化水銀、酸化タリウム、酸化ガリウム、酸化インジウム、酸化ビスマス、酸化アンチモン、酸化ポロニウム、酸化セレン、酸化セシウム、酸化ランタン、酸化プラセオジム、酸化ネオジム、酸化サマリウム、酸化ユーロピウム、酸化テルビウム、酸化ジスプロシウム、酸化エルビウム、酸化ホルミウム、酸化ツリウム、酸化イッテルビウム、酸化ルテチウム、酸化ガドリニウム、混合酸化物、それらの混合酸化物又はそれらの混合物を含む。
【１０７６】
本発明の別の目的は、本発明の複合粒子１の使用に関する。
【１０７７】
一実施形態によれば、本発明の複合粒子１は、塗料に使用される。
【１０７８】
一実施形態によれば、本発明の複合粒子１は、インクに使用される。
【１０７９】
一実施形態によれば、本発明の複合粒子１及び／又は上記の発光材料７は、光電子工学に使用される。この実施形態において、本発明の複合粒子１及び／又は上記の発光材料７は、光電子装置に含まれる。光電子装置の例には、表示装置、ダイオード、発光ダイオード（ＬＥＤ）、マイクロＬＥＤ、ＬＥＤ又はマイクロＬＥＤのアレイ、レーザ、トランジスタ、スーパーキャパシタ又はＩＲカメラ又はバーコードが含まれるが、これらに限定されない。
【１０８０】
一実施形態によれば、本発明の複合粒子１及び／又は上記の発光材料７は、照明用途に使用される。この実施形態において、照明用途の例には、例えば、温室、又は屋内の植物育成などの農業及び／若しくは園芸の用途又は設備のための照明；例えば、衣料品店、食料品店、小売店、又はモールにおける照明などの、例えば、小売照明などの特殊照明；街路照明；商業照明；例えば、コンサートの照明、スタジオＴＶ照明、映画照明、舞台照明、クラブの照明、写真撮影の照明、又は建築照明などのエンターテインメント照明；航空灯火；例えば、病院、診療所、又は診療所の照明などのヘルスケア照明；例えば、ホテル及びリゾート、カジノ、レストラン、バー及びナイトクラブ、コンベンションセンター、スパ及びウェルネスセンターの照明などの接待用照明；例えば、倉庫、製造、物流センター、交通、駐車場、又は公益事業における照明などの産業照明；例えば、医療及び検査用の照明；例えば、スポーツ施設、テーマパーク、博物館、公園、アート展示、劇場、又はエンターテイメント複合施設の照明などのスポーツ照明；又は環境に優しい照明が含まれるが、これらに限定されない。本発明の複合粒子１及び／又は発光材料７は、店舗の照明設備で使用される場合に、店舗で販売される商品の魅力及び／又は保存を向上させることができる。
【１０８１】
一実施形態によれば、本発明の複合粒子１は、通常の量子ドットを交換する量子ドット強化フィルム（ＱＤＥＦ）に使用される。特に、量子ドット、半導体ナノプレートレット、又は少なくとも１つの量子ドットと少なくとも１つの半導体ナノプレートレットの混合物を含む複合粒子１が、ＱＤＥＦに使用される
【１０８２】
一実施形態によれば、本発明の複合粒子１及び／又は発光材料７は、チップ上：マイクロＬＥＤ、ＬＥＤ、マイクロＬＥＤのアレイ、又はＬＥＤのアレイ上で使用される。特に、赤色光を放つ量子ドットを含む複合粒子１、赤色光を放つ半導体ナノプレートレット、又は赤色光を放つ少なくとも１つの量子ドットと少なくとも１つの半導体ナノプレートレットの混合物が、チップ上で使用される。
【１０８３】
一実施形態によれば、本発明の複合粒子１及び／又は発光材料７は、カラーフィルター中で、又はカラーフィルターとして使用される。
【１０８４】
一実施形態によれば、本発明の複合粒子１及び／又は発光材料７は、マイクロＬＥＤ、ＬＥＤ、又は大型ＬＥＤのビデオウォールで使用される。
【１０８５】
一実施形態によれば、本発明の複合粒子１は、サブ画素レベルで電子発光量子ドットとして使用され、すなわち、前記複合粒子１は、精製パターン及び色を作成するために、電流によって充電される画素アレイ内の個々のサブ画素内で使用される。
【１０８６】
一実施形態によれば、本発明の複合粒子１及び／又は発光材料７は、ビデオプロジェクションのために使用され、すなわち、それはビデオプロジェクション装置で使用される。
【１０８７】
一実施形態によれば、本発明の複合粒子１及び／又は発光材料７は、少なくとも１つの光源及び回転ホイールを含む表示装置で使用され、前記少なくとも１つの光源は、複合粒子１及び／若しくは発光材料７の照明及び／又は励起を提供するように構成される。光源の光は、複合粒子１及び／又は発光材料７を含む回転ホイールと会う。回転ホイールは、複合粒子１及び／若しくは発光材料７を含む少なくとも１つの領域を含むか、又は異なる波長で二次光を放つことができる複合粒子１及び／若しくは発光材料７を含む少なくとも２つの領域を含むいくつかの領域を含む。少なくとも１つの領域は、二次光を放射することなく、一次光が回転ホイールを通って透過するのを可能にするために、複合粒子１及び／又は発光材料７を含まないか、空であるか、又は光学的に透明であり得る。
【１０８８】
一実施形態によれば、本発明の複合粒子１は、分光光度計などの光学機器の光学的較正に使用される。実際に、前記複合粒子１の光学特性は、時間及び温度で安定であるので、分光光度計の較正手順中に、それらを長期間保持し、使用することが可能である。
【１０８９】
一実施形態によれば、光電子装置は、表示装置、ダイオード、発光ダイオード（ＬＥＤ）、レーザ、光検出器、トランジスタ、スーパーキャパシタ、バーコード、ＬＥＤ、マイクロＬＥＤ、ＬＥＤのアレイ、マイクロＬＥＤのアレイ、又はＩＲカメラである。
【１０９０】
一実施形態によれば、本発明の複合粒子１及び／又は発光材料７は、発光検出のために使用される。
【１０９１】
一実施形態によれば、本発明の複合粒子１及び／又は発光材料７は、バイオイメージング、バイオターゲティング、バイオセンシング、医療撮像、診断、治療、又はセラノスティクスのために使用される。
【１０９２】
一実施形態によれば、本発明の複合粒子１及び／又は発光材料７は、触媒のために使用される。
【１０９３】
一実施形態によれば、本発明の複合粒子１は、薬物送達に使用される。
【１０９４】
一実施形態によれば、本発明の複合粒子１及び／又は発光材料７は、エネルギー貯蔵装置に使用される。
【１０９５】
一実施形態によれば、本発明の複合粒子１及び／又は発光材料７は、エネルギー生成装置に使用される。
【１０９６】
一実施形態によれば、本発明及び／又は材料７を発光複合粒子１は、エネルギー変換装置に使用される。
【１０９７】
一実施形態によれば、本発明及び／又は材料７を発光複合粒子１は、エネルギー輸送装置に使用される。
【１０９８】
一実施形態によれば、本発明の複合粒子１及び／又は発光材料７は、太陽電池に使用される。
【１０９９】
一実施形態によれば、本発明及び／又は材料７を発光複合粒子１は、装置の照明に使用される。
【１１００】
一実施形態によれば、本発明及び／又は材料７を発光複合粒子１は、センサー装置に使用される。
【１１０１】
一実施形態によれば、蛍光ナノ粒子を含む本発明の複合粒子１は、圧力センサー装置で使用される。この実施形態において、前記複合粒子１上（したがって、蛍光ナノ粒子上）に及ぼされる圧力は、発光波長のシフトを誘導する。
【１１０２】
本発明の別の目的は、ＬＥＤ及び上記の少なくとも１種の複合粒子１及び／又は少なくとも１種の発光材料７を含む光電子装置に関する。
【１１０３】
一実施形態によれば、光電子装置は、表示装置、ダイオード、発光ダイオード（ＬＥＤ）、レーザ、光検出器、トランジスタ、スーパーキャパシタ、バーコード、ＬＥＤ、マイクロＬＥＤ、ＬＥＤのアレイ、マイクロＬＥＤのアレイ、又はＩＲカメラである。
【１１０４】
本明細書で使用されるＬＥＤには、ＬＥＤ、ＬＥＤチップ５及びマイクロサイズ化ＬＥＤ６が含まれる。
【１１０５】
一実施形態によれば、光電子装置は、少なくとも１つのＬＥＤ及び上記の少なくとも１種の複合粒子１及び／又は少なくとも１種の発光材料７を含む。
【１１０６】
一実施形態によれば、ＬＥＤは、少なくとも１、２、３、４、５、１０、２０、３０、４０、５０、６０、７０、８０、９０、１００、５００、１０００、５０００、１００００、５００００、１０００００、１５００００、２０００００、２５００００、３０００００、３５００００、４０００００、４５００００、５０００００、５５００００、６０００００、６５００００、７５００００、８０００００、８５００００、９０００００、９５００００、１０６、１０７、１０８、１０９、１０１０、１０１１、又は１０１２画素を含む。
【１１０７】
一実施形態によれば、画素は、少なくとも１種のＬＥＤを含む。
【１１０８】
一実施形態によれば、画素は、少なくとも１、２、３、４、５、１０、２０、３０、４０、５０、６０、７０、８０、９０、１００、５００、１０００、５０００、１００００、５００００、１０００００、１５００００、２０００００、２５００００、３０００００、３５００００、４０００００、４５００００、５０００００、５５００００、６０００００、６５００００、７５００００、８０００００、８５００００、９０００００、９５００００、１０６、１０７、１０８、１０９、１０１０、１０１１、又は１０１２ＬＥＤを含む。
【１１０９】
一実施形態によれば、少なくとも１種の複合粒子１又は少なくとも１種の発光材料７は、ＬＥＤチップ５又はマイクロサイズ化ＬＥＤ６上にある。
【１１１０】
一実施形態によれば、少なくとも１種の複合粒子１又は少なくとも１種の発光材料７は、ＬＥＤアレイ又はマイクロサイズ化ＬＥＤ６アレイの少なくとも１種のＬＥＤ上にある。
【１１１１】
一実施形態によれば、少なくとも１種の複合粒子１又は少なくとも１種の発光材料７は、ＬＥＤアレイ又はマイクロサイズ化ＬＥＤ６アレイのうちの少なくとも１つのＬＥＤ上に堆積され、パターニングされる。
【１１１２】
一実施形態によれば、少なくとも１種の複合粒子１又は少なくとも１種の発光材料７は、少なくとも１種の複合粒子１又は少なくとも１種の発光材料７のリフトオフ技術、リソグラフィ、又は直接エッチングを用いて、ＬＥＤ、ＬＥＤアレイの少なくとも１つのＬＥＤ、マイクロサイズ化ＬＥＤ又はマイクロサイズ化ＬＥＤアレイの少なくとも１つのＬＥＤ上に堆積され、パターニングされる。
【１１１３】
一実施形態において、図７Ａに示すように、少なくとも１種の複合粒子１は、ＬＥＤチップ５を覆っている。
【１１１４】
一実施形態において、図７Ｂに示すように、少なくとも１種の複合粒子１は、部分的又は全体的にＬＥＤチップ５を覆い、囲んでいる。
【１１１５】
一実施形態において、上記の少なくとも１種の発光材料７は、ＬＥＤチップ５を覆っている。
【１１１６】
一実施形態において、上記の少なくとも１種の発光材料７は、部分的又は全体的にＬＥＤチップ５を覆い、囲んでいる。
【１１１７】
一実施形態において、図９Ａに示すように、少なくとも１種の複合粒子１又は少なくとも１種の発光材料７は、前記マイクロサイズ化ＬＥＤ６アレイの画素間で重複することなく、マイクロサイズ化ＬＥＤ６アレイの画素を覆っている。
【１１１８】
一実施形態において、少なくとも１種の複合粒子１又は少なくとも１種の発光材料７は、前記マイクロサイズ化ＬＥＤ６アレイの画素間で重複することなく、マイクロサイズ化ＬＥＤ６アレイの画素を部分的に覆っている。
【１１１９】
一実施形態において、図９Ｂに示すように、少なくとも１種の複合粒子１又は少なくとも１種の発光材料７は、前記マイクロサイズ化ＬＥＤ６アレイの画素間で重複することなく、マイクロサイズ化ＬＥＤ６アレイの画素を部分的に又は完全に覆い、取り囲んでいる。
【１１２０】
一実施形態において、少なくとも１種の複合粒子１又は少なくとも１種の発光材料７は、前記マイクロサイズ化ＬＥＤ６アレイの画素間で重複することなく、マイクロサイズ化ＬＥＤ６アレイを覆っている。
【１１２１】
一実施形態において、少なくとも１種の複合粒子１又は少なくとも１種の発光材料７は、前記マイクロサイズ化ＬＥＤ６アレイの画素間で重複することなく、マイクロサイズ化ＬＥＤ６アレイを部分的に覆っている。
【１１２２】
一実施形態において、少なくとも１種の複合粒子１又は少なくとも１種の発光材料７は、前記マイクロサイズ化ＬＥＤ６アレイの画素間で重複することなく、マイクロサイズ化ＬＥＤ６アレイを部分的又は完全に覆い、取り囲んでいる。
【１１２３】
一実施形態において、複合粒子１の１つの集団は、マイクロサイズ化ＬＥＤ６アレイ上に堆積される。一実施形態において、複合粒子１の集団は、最大発光波長によって定義される。
【１１２４】
一実施形態において、複合粒子１の少なくとも１つの集団は、マイクロサイズ化ＬＥＤ６アレイの画素上に堆積される。
【１１２５】
一実施形態において、本明細書に記載の複合粒子１及び／又は発光材料７は、ドロップキャスティング、スピンコーティング、ディップコーティング、インクジェット印刷、リソグラフィ、噴霧、めっき、電気めっき、又は当業者に公知の任意の他の手段によって、画素、マイクロサイズ化ＬＥＤ、ＬＥＤ、又はＬＥＤのアレイ上に堆積される。
【１１２６】
一実施形態において、異なる色又は波長を放つ複合粒子１の２つの集団は、マイクロサイズ化ＬＥＤアレイ６上に堆積される。
【１１２７】
一実施形態において、青色光源のダウンコンバージョン時に緑色光及び赤色光を放つ複合粒子１の２つの集団は、マイクロサイズ化ＬＥＤアレイ６上に堆積される。
【１１２８】
一実施形態において、複合粒子１の２つの集団は、５００ｎｍ〜５６０ｎｍ、より好ましくは、５１５ｎｍ〜５４５ｎｍの最大発光波長を有する第１の集団と、６００ｎｍ〜２５００ｎｍ、より好ましくは、６１０ｎｍ〜６５０ｎｍの最大発光波長を有する第２の集団とを含む。
【１１２９】
一実施形態において、複合粒子１の１つの集団を含む本明細書上記の発光材料７は、マイクロサイズ化ＬＥＤアレイ６上に堆積される。
【１１３０】
一実施形態において、複合粒子１の少なくとも１つの集団を含む本明細書上記の発光材料７は、マイクロサイズ化ＬＥＤアレイ６上に堆積される。
【１１３１】
一実施形態において、異なる色又は波長を放つ複合粒子１の２つの集団を含む本明細書上記の発光材料７は、マイクロサイズ化ＬＥＤアレイ６上に堆積される。
【１１３２】
一実施形態において、発光材料７は複合粒子１の２つの集団を含み、第１の集団は、５００ｎｍ〜５６０ｎｍ、より好ましくは、５１５ｎｍ〜５４５ｎｍの最大発光波長を有し、第２の集団は、６００ｎｍ〜２５００ｎｍ、より好ましくは、６１０ｎｍ〜６５０ｎｍの最大発光波長を有する。
【１１３３】
一実施形態において、異なる色又は波長を放つ複合粒子１の１つの集団を含む本明細書上記の２つの発光材料７は、マイクロサイズ化ＬＥＤ６アレイ上に堆積される。
【１１３４】
一実施形態において、２種の発光材料７の各々は、複合粒子１の１つの集団を含み、第１の集団は、５００ｎｍ〜５６０ｎｍ、より好ましくは、５１５ｎｍ〜５４５ｎｍの最大発光波長を有し、第２の集団は、６００ｎｍ〜２５００ｎｍ、より好ましくは、６１０ｎｍ〜６５０ｎｍの最大発光波長を有する。
【１１３５】
一実施形態において、ＬＥＤチップ５又はマイクロサイズ化ＬＥＤ６は、例えば、窒化ガリウムベースのダイオードなどの４００ｎｍ〜４７０ｎｍの範囲の波長を有する青色ＬＥＤである。
【１１３６】
一実施形態において、ＬＥＤチップ５又はマイクロサイズ化ＬＥＤ６は、４００ｎｍ〜４７０ｎｍの範囲の波長を有する青色ＬＥＤである。一実施形態において、ＬＥＤチップ５又はマイクロサイズ化ＬＥＤ６は、約４０５ｎｍに発光ピークを有する。一実施形態において、ＬＥＤチップ５又はマイクロサイズ化ＬＥＤ６は、約４４７ｎｍに発光ピークを有する。一実施形態において、ＬＥＤチップ５又はマイクロサイズ化ＬＥＤ６は、約４５５ｎｍに発光ピークを有する。
【１１３７】
一実施形態において、ＬＥＤチップ５又はマイクロサイズ化ＬＥＤ６は、２００ｎｍ〜４００ｎｍの範囲の波長を有するＵＶ  ＬＥＤである。一実施形態において、ＬＥＤチップ５又はマイクロサイズ化ＬＥＤ６は、約２５３ｎｍに発光ピークを有する。一実施形態において、ＬＥＤチップ５又はマイクロサイズ化ＬＥＤ６は、約３６５ｎｍに発光ピークを有する。一実施形態において、ＬＥＤチップ５又はマイクロサイズ化ＬＥＤ６は、約３９５ｎｍに発光ピークを有する。
【１１３８】
一実施形態において、ＬＥＤチップ５又はマイクロサイズ化ＬＥＤ６は、５００ｎｍ〜５６０ｎｍの範囲の波長を有する緑色ＬＥＤである。一実施形態において、ＬＥＤチップ５又はマイクロサイズ化ＬＥＤ６は、約５１５ｎｍに発光ピークを有する。一実施形態において、ＬＥＤチップ５又はマイクロサイズ化ＬＥＤ６は、約５２５ｎｍに発光ピークを有する。一実施形態において、ＬＥＤチップ５又はマイクロサイズ化ＬＥＤ６は、約５４０ｎｍに発光ピークを有する。
【１１３９】
一実施形態において、ＬＥＤチップ５又はマイクロサイズ化ＬＥＤ６は、７５０〜８５０の範囲の波長を有する赤色ＬＥＤである。一実施形態において、ＬＥＤチップ５又はマイクロサイズ化ＬＥＤ６は、約７５５ｎｍに発光ピークを有する。一実施形態において、ＬＥＤチップ５又はマイクロサイズ化ＬＥＤ６は、約８００ｎｍに発光ピークを有する。一実施形態において、ＬＥＤチップ５又はマイクロサイズ化ＬＥＤ６は、約８５０ｎｍに発光ピークを有する。
【１１４０】
一実施形態において、ＬＥＤチップ５又はマイクロサイズ化ＬＥＤ６は、１μＷ．ｃｍ−２〜１ｋＷ．ｃｍ−２、より好ましくは、１ｍＷ．ｃｍ−２〜１００Ｗ．ｃｍ−２、さらにより好ましくは、１ｍＷ．ｃｍ−２〜３０Ｗ．ｃｍ−２の光子束又は平均ピークパルス力を有する。
【１１４１】
一実施形態において、ＬＥＤチップ５又はマイクロサイズ化ＬＥＤ６は、少なくとも１μＷ．ｃｍ−２、１０μＷ．ｃｍ−２、１００μＷ．ｃｍ−２、５００μＷ．ｃｍ−２、１ｍＷ．ｃｍ−２、１０ｍＷ．ｃｍ−２、１００ｍＷ．ｃｍ−２、５００ｍＷ．ｃｍ−２、１Ｗ．ｃｍ−２、１０Ｗ．ｃｍ−２、１００Ｗ．ｃｍ−２、５００Ｗ．ｃｍ−２、又は１ｋＷ．ｃｍ−２の光子束又は平均ピークパルス力を有する。
【１１４２】
一実施形態において、ＬＥＤチップ５は、ＧａＮ、ＧａＳｂ、ＧａＡｓ、ＧａＡｓＰ、ＧａＰ、ＩｎＰ、ＳｉＧｅ、ＩｎＧａＮ、ＧａＡｌＮ、ＧａＡｌＰＮ、ＡｌＮ、ＡｌＧａＡｓ、ＡｌＧａＰ、ＡｌＧａＩｎＰ、ＡｌＧａＮ、ＡｌＧａＩｎＮ、ＺｎＳｅ、Ｓｉ、ＳｉＣ、ダイヤモンド、窒化ホウ素ダイオードである。
【１１４３】
一実施形態によれば、マイクロサイズ化ＬＥＤ６は、ＧａＮ、ＧａＳｂ、ＧａＡｓ、ＧａＡｓＰ、ＧａＰ、ＩｎＰ、ＳｉＧｅ、ＩｎＧａＮ、ＧａＡｌＮ、ＧａＡｌＰＮ、ＡｌＮ、ＡｌＧａＡｓ、ＡｌＧａＰ、ＡｌＧａＩｎＰ、ＡｌＧａＮ、ＡｌＧａＩｎＮ、ＺｎＳｅ、Ｓｉ、ＳｉＣ、ダイヤモンド、窒化ホウ素ダイオードである。
【１１４４】
一実施形態において、ＬＥＤアレイは、ＧａＮダイオード、ＧａＳｂダイオード、ＧａＡｓダイオード、ＧａＡｓＰダイオード、ＧａＰダイオード、ＩｎＰダイオード、ＳｉＧｅダイオード、ＩｎＧａＮダイオード、ＧａＡｌＮダイオード、ＧａＡｌＰＮダイオード、ＡｌＮダイオード、ＡｌＧａＡｓダイオード、ＡｌＧａＰダイオード、ＡｌＧａＩｎＰダイオード、ＡｌＧａＮダイオード、ＡｌＧａＩｎＮダイオード、ＺｎＳｅダイオード、Ｓｉダイオード、ＳｉＣダイオード、ダイヤモンドダイオード、窒化ホウ素ダイオード又はそれらの混合物のアレイを含む。
【１１４５】
一実施形態によれば、光電子装置は、少なくとも１つのカットオンフィルター層を含む。この実施形態において、前記層は、グローバルカットオンフィルター、ローカルカットオンフィルター、又はそれらの混合物である。この実施形態は、前記カットオンフィルター層が、周囲の光によってインクに含まれる本発明の粒子の励起を防止するので特に有利である。ローカルカットオンフィルターは、光学スペクトルの特定の部分のみをブロックする。光学スペクトルのこの特定の部分のみをブロックするローカルカットオンフィルターは、グローバルカットオンフィルターと組み合わせて、周囲光により本発明の粒子の励起を排除する（又は顕著に低下させる）。
【１１４６】
一実施形態によれば、カットオンフィルターは、青色光をフィルタリングすることができる樹脂である。
【１１４７】
一実施形態によれば、画素は、少なくとも１つのマイクロサイズ化ＬＥＤ６を含む。
【１１４８】
一実施形態によれば、少なくとも１つの画素は、特有のマイクロサイズ化ＬＥＤ６を含む。
【１１４９】
一実施形態によれば、少なくとも１つの画素は、１つのマイクロサイズ化ＬＥＤ６を含む。この実施形態において、マイクロサイズ化ＬＥＤ６及び１つの画素は組み合わされる。
【１１５０】
一実施形態によれば、図８に示すように、画素ピッチＤは、少なくとも１μｍ、２μｍ、３μｍ、４μｍ、５μｍ、６μｍ、７μｍ、８μｍ、９μｍ、１０μｍ、１１μｍ、１２μｍ、１３μｍ、１４μｍ、１５μｍ、１６μｍ、１７μｍ、１８μｍ、１９μｍ、２０μｍ、２１μｍ、２２μｍ、２３μｍ、２４μｍ、２５μｍ、２６μｍ、２７μｍ、２８μｍ、２９μｍ、３０μｍ、３１μｍ、３２μｍ、３３μｍ、３４μｍ、３５μｍ、３６μｍ、３７μｍ、３８μｍ、３９μｍ、４０μｍ、４１μｍ、４２μｍ、４３μｍ、４４μｍ、４５μｍ、４６μｍ、４７μｍ、４８μｍ、４９μｍ、５０μｍ、５１μｍ、５２μｍ、５３μｍ、５４μｍ、５５μｍ、５６μｍ、５７μｍ、５８μｍ、５９μｍ、６０μｍ、６１μｍ、６２μｍ、６３μｍ、６４μｍ、６５μｍ、６６μｍ、６７μｍ、６８μｍ、６９μｍ、７０μｍ、７１μｍ、７２μｍ、７３μｍ、７４μｍ、７５μｍ、７６μｍ、７７μｍ、７８μｍ、７９μｍ、８０μｍ、８１μｍ、８２μｍ、８３μｍ、８４μｍ、８５μｍ、８６μｍ、８７μｍ、８８μｍ、８９μｍ、９０μｍ、９１μｍ、９２μｍ、９３μｍ、９４μｍ、９５μｍ、９６μｍ、９７μｍ、９８μｍ、９９μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、１ｍｍ、１．１ｍｍ、１．２ｍｍ、１．３ｍｍ、１．４ｍｍ、１．５ｍｍ、１．６ｍｍ、１．７ｍｍ、１．８ｍｍ、１．９ｍｍ、２ｍｍ、２．１ｍｍ、２．２ｍｍ、２．３ｍｍ、２．４ｍｍ、２．５ｍｍ、２．６ｍｍ、２．７ｍｍ、２．８ｍｍ、２．９ｍｍ、３ｍｍ、３．１ｍｍ、３．２ｍｍ、３．３ｍｍ、３．４ｍｍ、３．５ｍｍ、３．６ｍｍ、３．７ｍｍ、３．８ｍｍ、３．９ｍｍ、４ｍｍ、４．１ｍｍ、４．２ｍｍ、４．３ｍｍ、４．４ｍｍ、４．５ｍｍ、４．６ｍｍ、４．７ｍｍ、４．８ｍｍ、４．９ｍｍ、５ｍｍ、５．１ｍｍ、５．２ｍｍ、５．３ｍｍ、５．４ｍｍ、５．５ｍｍ、５．６ｍｍ、５．７ｍｍ、５．８ｍｍ、５．９ｍｍ、６ｍｍ、６．１ｍｍ、６．２ｍｍ、６．３ｍｍ、６．４ｍｍ、６．５ｍｍ、６．６ｍｍ、６．７ｍｍ、６．８ｍｍ、６．９ｍｍ、７ｍｍ、７．１ｍｍ、７．２ｍｍ、７．３ｍｍ、７．４ｍｍ、７．５ｍｍ、７．６ｍｍ、７．７ｍｍ、７．８ｍｍ、７．９ｍｍ、８ｍｍ、８．１ｍｍ、８．２ｍｍ、８．３ｍｍ、８．４ｍｍ、８．５ｍｍ、８．６ｍｍ、８．７ｍｍ、８．８ｍｍ、８．９ｍｍ、９ｍｍ、９．１ｍｍ、９．２ｍｍ、９．３ｍｍ、９．４ｍｍ、９．５ｍｍ、９．６ｍｍ、９．７ｍｍ、９．８ｍｍ、９．９ｍｍ、１ｃｍ、１．１ｃｍ、１．２ｃｍ、１．３ｃｍ、１．４ｃｍ、１．５ｃｍ、１．６ｃｍ、１．７ｃｍ、１．８ｃｍ、１．９ｃｍ、２ｃｍ、２．１ｃｍ、２．２ｃｍ、２．３ｃｍ、２．４ｃｍ、２．５ｃｍ、２．６ｃｍ、２．７ｃｍ、２．８ｃｍ、２．９ｃｍ、３ｃｍ、３．１ｃｍ、３．２ｃｍ、３．３ｃｍ、３．４ｃｍ、３．５ｃｍ、３．６ｃｍ、３．７ｃｍ、３．８ｃｍ、３．９ｃｍ、４ｃｍ、４．１ｃｍ、４．２ｃｍ、４．３ｃｍ、４．４ｃｍ、４．５ｃｍ、４．６ｃｍ、４．７ｃｍ、４．８ｃｍ、４．９ｃｍ、５ｃｍ、５．１ｃｍ、５．２ｃｍ、５．３ｃｍ、５．４ｃｍ、５��５ｃｍ、５．６ｃｍ、５．７ｃｍ、５．８ｃｍ、５．９ｃｍ、６ｃｍ、６．１ｃｍ、６．２ｃｍ、６．３ｃｍ、６．４ｃｍ、６．５ｃｍ、６．６ｃｍ、６．７ｃｍ、６．８ｃｍ、６．９ｃｍ、７ｃｍ、７．１ｃｍ、７．２ｃｍ、７．３ｃｍ、７．４ｃｍ、７．５ｃｍ、７．６ｃｍ、７．７ｃｍ、７．８ｃｍ、７．９ｃｍ、８ｃｍ、８．１ｃｍ、８．２ｃｍ、８．３ｃｍ、８．４ｃｍ、８．５ｃｍ、８．６ｃｍ、８．７ｃｍ、８．８ｃｍ、８．９ｃｍ、９ｃｍ、９．１ｃｍ、９．２ｃｍ、９．３ｃｍ、９．４ｃｍ、９．５ｃｍ、９．６ｃｍ、９．７ｃｍ、９．８ｃｍ、９．９ｃｍ、又は１０ｃｍである。
【１１５１】
一実施形態によれば、画素ピッチＤは、１０μｍよりも小さい。
【１１５２】
一実施形態によれば、画素のサイズは、少なくとも１μｍ、２μｍ、３μｍ、４μｍ、５μｍ、６μｍ、７μｍ、８μｍ、９μｍ、１０μｍ、１１μｍ、１２μｍ、１３μｍ、１４μｍ、１５μｍ、１６μｍ、１７μｍ、１８μｍ、１９μｍ、２０μｍ、２１μｍ、２２μｍ、２３μｍ、２４μｍ、２５μｍ、２６μｍ、２７μｍ、２８μｍ、２９μｍ、３０μｍ、３１μｍ、３２μｍ、３３μｍ、３４μｍ、３５μｍ、３６μｍ、３７μｍ、３８μｍ、３９μｍ、４０μｍ、４１μｍ、４２μｍ、４３μｍ、４４μｍ、４５μｍ、４６μｍ、４７μｍ、４８μｍ、４９μｍ、５０μｍ、５１μｍ、５２μｍ、５３μｍ、５４μｍ、５５μｍ、５６μｍ、５７μｍ、５８μｍ、５９μｍ、６０μｍ、６１μｍ、６２μｍ、６３μｍ、６４μｍ、６５μｍ、６６μｍ、６７μｍ、６８μｍ、６９μｍ、７０μｍ、７１μｍ、７２μｍ、７３μｍ、７４μｍ、７５μｍ、７６μｍ、７７μｍ、７８μｍ、７９μｍ、８０μｍ、８１μｍ、８２μｍ、８３μｍ、８４μｍ、８５μｍ、８６μｍ、８７μｍ、８８μｍ、８９μｍ、９０μｍ、９１μｍ、９２μｍ、９３μｍ、９４μｍ、９５μｍ、９６μｍ、９７μｍ、９８μｍ、９９μｍ、１００μｍ、２００μｍ、２５０μｍ、３００μｍ、３５０μｍ、４００μｍ、４５０μｍ、５００μｍ、５５０μｍ、６００μｍ、６５０μｍ、７００μｍ、７５０μｍ、８００μｍ、８５０μｍ、９００μｍ、９５０μｍ、１ｍｍ、１．１ｍｍ、１．２ｍｍ、１．３ｍｍ、１．４ｍｍ、１．５ｍｍ、１．６ｍｍ、１．７ｍｍ、１．８ｍｍ、１．９ｍｍ、２ｍｍ、２．１ｍｍ、２．２ｍｍ、２．３ｍｍ、２．４ｍｍ、２．５ｍｍ、２．６ｍｍ、２．７ｍｍ、２．８ｍｍ、２．９ｍｍ、３ｍｍ、３．１ｍｍ、３．２ｍｍ、３．３ｍｍ、３．４ｍｍ、３．５ｍｍ、３．６ｍｍ、３．７ｍｍ、３．８ｍｍ、３．９ｍｍ、４ｍｍ、４．１ｍｍ、４．２ｍｍ、４．３ｍｍ、４．４ｍｍ、４．５ｍｍ、４．６ｍｍ、４．７ｍｍ、４．８ｍｍ、４．９ｍｍ、５ｍｍ、５．１ｍｍ、５．２ｍｍ、５．３ｍｍ、５．４ｍｍ、５．５ｍｍ、５．６ｍｍ、５．７ｍｍ、５．８ｍｍ、５．９ｍｍ、６ｍｍ、６．１ｍｍ、６．２ｍｍ、６．３ｍｍ、６．４ｍｍ、６．５ｍｍ、６．６ｍｍ、６．７ｍｍ、６．８ｍｍ、６．９ｍｍ、７ｍｍ、７．１ｍｍ、７．２ｍｍ、７．３ｍｍ、７．４ｍｍ、７．５ｍｍ、７．６ｍｍ、７．７ｍｍ、７．８ｍｍ、７．９ｍｍ、８ｍｍ、８．１ｍｍ、８．２ｍｍ、８．３ｍｍ、８．４ｍｍ、８．５ｍｍ、８．６ｍｍ、８．７ｍｍ、８．８ｍｍ、８．９ｍｍ、９ｍｍ、９．１ｍｍ、９．２ｍｍ、９．３ｍｍ、９．４ｍｍ、９．５ｍｍ、９．６ｍｍ、９．７ｍｍ、９．８ｍｍ、９．９ｍｍ、１ｃｍ、１．１ｃｍ、１．２ｃｍ、１．３ｃｍ、１．４ｃｍ、１．５ｃｍ、１．６ｃｍ、１．７ｃｍ、１．８ｃｍ、１．９ｃｍ、２ｃｍ、２．１ｃｍ、２．２ｃｍ、２．３ｃｍ、２．４ｃｍ、２．５ｃｍ、２．６ｃｍ、２．７ｃｍ、２．８ｃｍ、２．９ｃｍ、３ｃｍ、３．１ｃｍ、３．２ｃｍ、３．３ｃｍ、３．４ｃｍ、３．５ｃｍ、３．６ｃｍ、３．７ｃｍ、３．８ｃｍ、３．９ｃｍ、４ｃｍ、４．１ｃｍ、４．２ｃｍ、４．３ｃｍ、４．４ｃｍ、４．５ｃｍ、４．６ｃｍ、４．７ｃｍ、４．８ｃｍ、４．９ｃｍ、５ｃｍ、５．１ｃｍ、５．２ｃｍ、５．３ｃｍ、５．４ｃｍ、５．５ｃｍ、５．６ｃ��、５．７ｃｍ、５．８ｃｍ、５．９ｃｍ、６ｃｍ、６．１ｃｍ、６．２ｃｍ、６．３ｃｍ、６．４ｃｍ、６．５ｃｍ、６．６ｃｍ、６．７ｃｍ、６．８ｃｍ、６．９ｃｍ、７ｃｍ、７．１ｃｍ、７．２ｃｍ、７．３ｃｍ、７．４ｃｍ、７．５ｃｍ、７．６ｃｍ、７．７ｃｍ、７．８ｃｍ、７．９ｃｍ、８ｃｍ、８．１ｃｍ、８．２ｃｍ、８．３ｃｍ、８．４ｃｍ、８．５ｃｍ、８．６ｃｍ、８．７ｃｍ、８．８ｃｍ、８．９ｃｍ、９ｃｍ、９．１ｃｍ、９．２ｃｍ、９．３ｃｍ、９．４ｃｍ、９．５ｃｍ、９．６ｃｍ、９．７ｃｍ、９．８ｃｍ、９．９ｃｍ、又は１０ｃｍである。
【１１５３】
一実施形態によれば、光電子装置は、ＬＥＤ、マイクロＬＥＤ、ＬＥＤの少なくとも１つのアレイ又はマイクロＬＥＤの少なくとも１つのアレイを含み、その上に、少なくとも１種の複合粒子１及び／又は少なくとも１種の発光材料７が堆積している。一実施形態によれば、赤色を発光する複合粒子１及び／又は発光材料７、及び緑色を発光する複合粒子１及び／又は発光材料７は、ＬＥＤ、マイクロＬＥＤ、ＬＥＤの少なくとも１つのアレイ、又はマイクロＬＥＤの少なくとも１つのアレイ、好ましくは、青色ＬＥＤ、マイクロＬＥＤ、ＬＥＤの少なくとも１つのアレイ又はマイクロＬＥＤの少なくとも１つのアレイ上に交互に堆積し、そのため、赤色発光画素と緑色発光画素が交互になる。一実施形態によれば、赤色を発光する複合粒子１及び／又は発光材料７、緑色を発光する複合粒子１及び／又は発光材料７は、ＬＥＤ、マイクロＬＥＤ、ＬＥＤの少なくとも１つのアレイ又はマイクロＬＥＤの少なくとも１つのアレイ、好ましくは、青色ＬＥＤ、マイクロＬＥＤ、ＬＥＤの少なくとも１つのアレイ又はマイクロＬＥＤの少なくとも１つのアレイ上に交互に堆積し、そのため、青−赤−緑色発光画素が交互になる。
【１１５４】
一実施形態によれば、ＬＥＤ、マイクロＬＥＤ、ＬＥＤの少なくとも１つのアレイ又はマイクロＬＥＤの少なくとも１つのアレイ上に堆積した複合粒子１及び／又は発光材料７は、本明細書に記載の補助層、好ましくは、青色吸収性樹脂に覆われており、その結果、赤色及び緑色の二次光のみが放たれ得る。
【１１５５】
一実施形態によれば、光電子装置は、ＬＥＤの少なくとも１つのアレイ、マイクロＬＥＤの少なくとも１つのアレイ、又は画素上に堆積した複合粒子１の少なくとも１つの膜及び／又は少なくとも１つ発光材料７を含む。
【１１５６】
一実施形態によれば、堆積後、少なくとも１種の複合粒子１又は少なくとも１種の発光材料７は、本明細書上記の補助層でコーティングされる。この実施形態において、補助層は、分子酸素、オゾン、水及び／又は高温からの、少なくとも１種の複合粒子１若しくは少なくとも１種の発光材料７の化学的及び物理的特性の劣化を制限又は防止する。
【１１５７】
一実施形態によれば、堆積後、少なくとも１種の複合粒子１又は少なくとも１種の発光材料７は、本明細書上記の保護層でコーティングされる。この実施形態において、保護層は、分子酸素、オゾン、水及び／又は高温からの、少なくとも１種の複合粒子１若しくは少なくとも１種の発光材料７の化学的及び物理的特性の劣化を制限又は防止する。
【１１５８】
一実施形態によれば、少なくとも１種の複合粒子１又は少なくとも１種の発光材料７は、光照明下で少なくとも３００、４００、５００、６００、７００、８００、９００、１０００、２０００、３０００、４０００、５０００、６０００、７０００、８０００、９０００、１００００、１１０００、１２０００、１３０００、１４０００、１５０００、１６０００、１７０００、１８０００、１９０００、２００００、２１０００、２２０００、２３０００、２４０００、２５０００、２６０００、２７０００、２８０００、２９０００、３００００、３１０００、３２０００、３３０００、３４０００、３５０００、３６０００、３７０００、３８０００、３９０００、４００００、４１０００、４２０００、４３０００、４４０００、４５０００、４６０００、４７０００、４８０００、４９０００、又は５００００時間後に、９０％、８０％、７０％、６０％、５０％、４０％、３０％、２５％、２０％、１５％、１０％、５％、又は０％未満の光発光量子収率（ＰＬＱＹ）の減少を示す。
【１１５９】
一実施形態によれば、該光照明は、レーザ、ダイオード、蛍光灯若しくはキセノンアークランプなどの青色、緑色、赤色、又はＵＶの光源によって提供される。一実施形態によれば、照明の光子束は、１ｍＷ．ｃｍ−２〜１００ｋＷ．ｃｍ−２、より好ましくは、１０ｍＷ．ｃｍ−２〜１００Ｗ．ｃｍ−２、さらにより好ましくは、１０ｍＷ．ｃｍ−２〜３０Ｗ．ｃｍ−２に含まれる。
【１１６０】
一実施形態によれば、照明の光子束又は平均ピークパルス力は、少なくとも１ｍＷ．ｃｍ−２、５０ｍＷ．ｃｍ−２、１００ｍＷ．ｃｍ−２、５００ｍＷ．ｃｍ−２、１Ｗ．ｃｍ−２、５Ｗ．ｃｍ−２、１０Ｗ．ｃｍ−２、２０Ｗ．ｃｍ−２、３０Ｗ．ｃｍ−２、４０Ｗ．ｃｍ−２、５０Ｗ．ｃｍ−２、６０Ｗ．ｃｍ